(57)【要約】      （修正有）【課題】ナノファイバーの糸、リボン、およびシートの応用を提供する。【解決手段】弾性的に変形可能なカーボンナノチューブシートは、応力および歪みセンサーとして作動するように構成されており、前記センサーの応答性は、付与された応力または歪みに応じた前記カーボンナノチューブシートの抵抗値変化によってもたらされる。【選択図】図３５
2018151403.tif 000002
【特許請求の範囲】
【請求項１】
弾性的に変形可能なカーボンナノチューブシートを含むセンサーであって、
前記弾性的に変形可能なカーボンナノチューブシートは、応力および歪みセンサーとして作動するように構成されており、
前記センサーの応答性は、付与された応力または歪みに応じた前記カーボンナノチューブシートの抵抗値変化によってもたらされる、センサー。
【請求項２】
前記カーボンナノチューブシート上にコーティングされた又は前記カーボンナノチューブシート内に浸潤された導電性ポリマーを更に含む、請求項１のセンサー。
【請求項３】
第２の弾性的に変形可能なカーボンナノチューブシートと、前記第２の弾性的に変形可能なカーボンナノチューブシートから前記弾性的に変形可能なカーボンナノチューブシートを分離する、抵抗率の歪み依存性が高い材料と、を更に含み、
前記センサーの応答性は、シート相互間の抵抗率の変化またはシート相互間およびシート内の抵抗率の組み合わせの変化により決定される、
請求項１のセンサー。
【請求項４】
前記カーボンナノチューブシート上のコーティングまたは前記カーボンナノチューブシート内の浸潤材料の少なくとも一方を更に含み、前記コーティングまたは前記浸潤材料は、抵抗率の歪み依存性が高く、付与された応力または歪みに応じた前記カーボンナノチューブシートの抵抗値変化を増強する、請求項１のセンサー。
【請求項５】
前記コーティングまたは前記浸潤材料の少なくとも一方は、導電性ポリマーを含む、請求項４のセンサー。
【請求項６】
前記弾性的に変形可能なカーボンナノチューブシートは、透明なカーボンナノチューブシートである、請求項１のセンサー。
【請求項７】
前記センサーに接続された人工筋肉を更に含む、請求項６のセンサー。
【請求項８】
圧電性応力−歪み要素と、前記圧電性応力−歪み要素と接触した弾性的に変形可能な導電性カーボンナノチューブシートと、を含み、前記導電性カーボンナノチューブシートは、前記圧電性応力−歪み要素のための電極として構成されている、応力および歪みセンサー。
【請求項９】
前記弾性的に変形可能な導電性カーボンナノチューブシートは、付与された応力または歪みに応じた抵抗値変化を有する、請求項８の応力および歪みセンサー。
【請求項１０】
前記弾性的に変形可能な導電性カーボンナノチューブシートは、導電性ポリマーコーティングまたは浸潤材料の少なくとも一方を更に含む、請求項８の応力および歪みセンサー。
【請求項１１】
強誘電性応力−歪み要素と、前記強誘電性応力−歪み要素と接触した弾性的に変形可能な導電性カーボンナノチューブシートと、を含み、前記導電性カーボンナノチューブシートは、前記強誘電性応力−歪み要素のための電極として構成されている、応力および歪みセンサー。
【請求項１２】
前記弾性的に変形可能な導電性カーボンナノチューブシートは、付与された応力または歪みに応じた抵抗値変化を有する、請求項１１の応力および歪みセンサー。
【請求項１３】
前記弾性的に変形可能な導電性カーボンナノチューブシートは、導電性ポリマーでコーティングまたは浸潤されている、請求項１１の応力および歪みセンサー。
【請求項１４】
弾性的に変形可能なカーボンナノチューブシートを横切る方向の第１の電気抵抗を検出することと、
前記カーボンナノチューブシートの長さを変化させる力を付与することと、
前記弾性的に変形可能なカーボンナノチューブシートを横切る方向の第２の電気抵抗であって、前記第１の電気抵抗とは異なる第２の電気抵抗を検出することと、
前記第１の電気抵抗と前記第２の電気抵抗との間の差を用いて、生じた歪みを決定することと、
を含む、応力−歪みを検出する方法。
【請求項１５】
前記第１の電気抵抗を検出することおよび前記第２の電気抵抗を検出することは、前記弾性的に変形可能なカーボンナノチューブシートと、第２の弾性的に変形可能なカーボンナノチューブシートと、前記第２の弾性的に変形可能なカーボンナノチューブシートから前記弾性的に変形可能なカーボンナノチューブシートを分離する、抵抗率の歪み依存性が高い材料と、の間の電気抵抗を検出することを含む、請求項１４の方法。
【発明の詳細な説明】
【技術分野】
【０００１】
この研究は国防先端研究企画局／陸軍研究事務所助成金Ｗ９１１ＮＦ−０４−１−０１７４、テキサス州先端技術事業助成金００９７４１−０１３０−２００３、およびロバート  Ａ．ウェルチ財団により支援された。
【０００２】
関連出願の相互参照
この特許出願は以下の米国仮特許出願に優先権を主張する：６０／６２６，３１４、２００４年１１月９日出願；６０／６６６，３５１、２００５年３月３０日出願；および６０／７０２，４４４、２００５年７月２６日出願。
【０００３】
発明の分野
ナノファイバーを含む高機能の撚り、仮撚りおよび無撚りの糸を紡糸する方法または装置、ならびにナノファイバーを含むシートおよびリボンを引き出す方法または装置が記載される。これらの糸、リボン、およびシートに対して成形加工品、複合材および応用が記載される。
【背景技術】
【０００４】
背景技術の説明
商業的合成方法により、単層カーボンナノチューブ（ＳＷＮＴ）および多層カーボンナノチューブ（ＭＷＮＴ）がすす状材料として作られる。このすすの中にある個々のカーボンナノチューブの強度および弾性率は極めて高いことが良く知られていて、約１．４ｎｍ直径のＳＷＮＴに対してそれぞれ、〜３７ＧＰａ、〜０．６４ＴＰａである（非特許文献１）。軽量だが、強度を必要とする用途に関連して、個々のＳＷＮＴの密度で正規化した弾性率および強度はなお更印象的であり、それぞれ〜１９および〜５４であり、高抗張力スチールワイヤよりも高い。
【０００５】
これらおよびその他のナノファイバーの応用を妨げる重大な問題は、これらのナノファイバーをナノファイバーの特性を効果的に利用する長い糸、シートおよび成形加工品に集成するための方法の欠乏である。その様なナノファイバーには機械的特性の他に機能性が与えられるので、これらその他の機能性を損なうことなくナノファイバーで作られたファイバーの機械的性質を高める方法が欠乏している。機械的特性と組み合わせてファイバーを多機能性にする、これらのその他の機能性の重要な例は、エレクトロクロミズム、電気伝導性および熱伝導性、電気機械的作動、および電気エネルギー貯蔵である。
【０００６】
固体の基板上に平行状態に整列させたフォレストの様に単層および多層のナノチューブを成長させ、ナノファイバーアセンブリを製造するためにＭＷＮＴフォレストを利用する方法が知られている（非特許文献２）；および特許文献１（２００４年３月１８日）。しかし、結果として生じるアセンブリは極端に弱く、その結果少しでも重要なレベルの抗張力が要求される用途には使用できない。
【０００７】
ＳＷＮＴまたはＭＷＮＴのどちらかを含有するポリマー溶液またはポリマー融液を紡糸することにおいて前進はしているが、ナノチューブ含量が１０％以上になる場合、溶融粘度が余りに高すぎて通常の溶融または溶液紡糸ができない。それでも、印象的な機械的特性がポリマー溶液紡糸ＳＷＮＴに対し得られ、その大部分はナノチューブの機械的特性に由来するとされる（非特許文献３および非特許文献４を参照）。ポリマー溶融およびポリマー溶液紡糸に関する別の問題は、ナノチューブが熱伝導性および電気伝導性のような特性に対して有効に寄与するに十分な量でポリマー中に存在しないことである。加えて、そのファイバーの主成分は断然、ポリマーであるので、個々のナノチューブの独特な機械的特性は希薄になる。
【０００８】
Ｌｏｂｏｖｓｋｙ等（特許文献２）は、溶融紡糸糸におけるカーボンナノチューブの低濃度に起因する通常の制約を避けるために試行したシースコア溶融紡糸を記載した。この方法にはポリプロピレンマトリクス中に非常に大きな直径のカーボンＭＷＮＴ（直径１５０−２００ｎｍで長さ５０−１００μ）の溶融混合が３０重量％含まれる。このナノチューブ／ポリマー・マトリクス混合物は、コアとしてポリプロピレンを含有するシース／コアポリマーのシースとして紡糸に成功した。シースにおけるナノチューブ／ポリマー混合物の高粘度、そして固形化した構成物の脆性にもかかわらず、ポリマーコアの存在によってこのシースコア紡糸およびその後のシース内におけるナノチューブの部分的整列が可能にされた。そのポリプロピレンを熱分解すると中空の（外径０．０１５インチおよび内径０．００８４インチ）ナノチューブ糸が残留された。中空のナノチューブ糸の強度を高めるために化学蒸着（ＣＶＤ）処理を使用してカーボンでコーティングした。このＣＶＤコーティング処理の後でさえも、中空のナノチューブ糸は低強度で低弾性率であり、そしてかなり脆いものであった（Ｌｏｂｏｖｓｋｙ等、特許文献２を参照）。
【０００９】
ゲルベースの方法によりＳＷＮＴ／ポリ（ビニルアルコール）組成物の連続ファイバーが紡糸可能になった（非特許文献５；非特許文献６；非特許文献７；Ａ．Ｌｏｂｏｖｓｋｙ，Ｊ．Ｍａｔｒｕｎｉｃｈ，Ｍ．Ｋｏｚｌｏｖ，Ｒ．Ｃ．Ｍｏｒｒｉｓ，およびＲ．Ｈ．Ｂａｕｇｈｍａｎ，特許文献２；および非特許文献８）。この方法が有する現在の問題は、ゲルファイバーを形成するためにナノチューブがポリ（ビニルアルコール）（ＰＶＡ）と組み合わさって同時に集成され、固体のナノチューブ／ＰＶＡファイバーに変換されるということである。このＰＶＡにより、カーボンナノチューブ間の電気的および熱的な接触が妨げられる。ＰＶＡは熱分解によって除去されるが、これによりファイバーの機械的特性がひどく劣化する。
【００１０】
残念ながら、上記ゲル紡糸方法で作られたポリマー含有ファイバーは、それらが劇的に膨潤し（１００％以上）、乾燥時にあった弾性率および強度を失うために、液体電解質に浸漬される電極としての用途には役立たない。この方法は、これらのポリマー含有ファイバーが例えば、超コンデンサおよび電気機械的アクチュエータの中における様な液体電解質を使用する極めて重要な用途に対して役立たないことを意味する（非特許文献６）。
【００１１】
別の方法において（Ｖ．Ａ．Ｄａｖｉｓ等、特許文献３）、ＳＷＭＴは最初に１００％硫酸中に分散され、次いでジエチルエーテルの凝固浴槽の中に紡糸された。電気伝導性が高いが（非特許文献９）、製造された糸は、硫酸と長期間接触することにより引き起こされるＳＷＮＴの部分的劣化が一因で特性が損なわれている。この劣化は、部分的には真空中の高温の熱アニールにより戻されるが、実用的用途には重大な障害がもたらされる。更には、ポリマーアセンブリを直接的に形成するどの溶液ベースまたは溶融ベースの加工方法も、ポリマー分散に伴う粘度増加およびナノチューブの巻きつけの結果ナノチューブの配向が殆ど無い小球の形成によって、長さが短いナノチューブに限定される（典型的には数ミクロン）。
【００１２】
非特許文献１０は、ＭＷＮＴ糸がＣＶＤによるナノチューブ合成の間に無配向のカーボンナノチューブエアロゲルから直接的に形成できることを報告した。撚り糸が写真で示されたが、糸直径に対するナノチューブ長さ（〜３０μｍ）の比はおよそ均一であり、それは撚糸により発生する側面応力に基づく重要な特性増強が得られなかったことを意味する。
【００１３】
増強された機械的特性を持った撚り糸を作るために直径がマイクロメートルのファイバーを撚り合わせることは、当技術分野でよく知られたことであり、数千年の間広く実用されてきた。しかし、先行技術の撚り糸に対してよりも１０００倍以上も直径が小さいナノファイバーに対して撚糸の潜在的利得を実現するための先行技術において成功した手段が発案されてこなかった。典型的な市販のウール（毛織物）および木綿の糸の断面中の４０−１００ファイバーと比較して、５μｍ直径の糸の断面中には約数十万の個別ナノファイバーがある。莫大な数のナノファイバーを集成し、撚りの結果として有用な特性を有する撚り糸を製造することは非常に大きな挑戦であり、そして本発明の教示により、達成されるべき構造的特徴およびそれを達成する方法が記載される。
【００１４】
ナノファイバー糸の先行技術に関するこれらの問題を省察すると、例えば、カーボンナノチューブ人工筋肉（非特許文献１１および特許文献４）、カーボンナノチューブ糸超コンデンサ、カーボンナノチューブを有する複合材組成物、および丈夫で高度に導電性のナノファイバー糸を持つ電子織物のような重要な用途がまだ商業的に使用可能になっていないことが分かる。
【００１５】
前記ナノチューブシートは多様な用途に対して非常に有益であろうが、ポリマーまたはその他の結合剤がない丈夫なナノチューブリボンおよびシートを連続的に製造する方法に関する先行技術の方法はまだ未開発である。先行技術のカーボンナノチューブシートは、通常昔の紙抄きの技術の変形法を使用して、典型的には水中に分散されたナノチューブを１週間かけてろ過し、そのフィルターから層として乾燥ナノチューブを引き剥がすことによって、製造される（非特許文献１２および非特許文献１３を参照）。ろ過手法の興味深い変形により、高度に透明でかつ高度に導電性の超薄膜のナノチューブシートが与えられる（非特許文献１４および非特許文献１５を参照）。ろ過法で製造されたシートはシートの面内で普通は等方性であるが、ろ過期間中に高磁場を適用した結果（非特許文献１６）、およびフィルターの孔に垂直にトラップされたナノチューブの機械的摩擦（非特許文献１７）により、部分的にナノチューブが整列したシートが得られる。その他の進歩において、弱いかまたは未報告の強度であるナノチューブシートが、未配向のエアロゲルから（非特許文献１０）、ラングミュラーブロジェット堆積によって（非特許文献１８）、発煙硫酸からの注型により（非特許文献１９）およびスピンコーティングにより（非特許文献２０）製造された。
【００１６】
電子デバイス用途に対して、ナノファイバーシートは透明性、電気伝導性、可撓性、および強度を合わせ持つことが要求される。用途ニーズについては、例えば発光ダイオード（ＬＥＤ）、光起電力電池、フラットパネル液晶ディスプレイ、「スマート」ウィンドウ、エレクトロクロミック・カモフラージュ、および関連用途が挙げられる。
【００１７】
Ｅｋｉｏｓ社は、カーボンナノチューブに基づいた透明な導電性コーティング剤を開発した（Ｐ．Ｊ．ＧｌａｔｋｏｗｓｋｉおよびＡ．Ｊ．Ｄａｖｉｄ、特許文献５（２００４））。彼等はカーボン単層ナノチューブインクが関わる溶液ベースの技術を使用した。溶液堆積法を使用して高分子バインダーを有する透明カーボンナノチューブ（ＣＮＴ）フィルムがＮ．Ｓａｒａｎ等により製造された（非特許文献２１）。同様に、透明なＳＷＮＴ電極がＡ．Ｇ．ＲｉｎｚｌｅｒおよびＺ．Ｃｈｅｎ（特許文献６）により製造された。Ａ．Ｇ．Ｒｉｎｚｌｅｒは可視光域および近赤外（ＮＩＲ）域（３−５μｍ）におけるＳＷＮＴ膜の透過率の高さに注目した（Ａ．Ｇ．ＲｉｎｚｌｅｒおよびＺ．Ｃｈｅｎ，単層カーボンナノチューブからの透明電極、（特許文献６））。
【００１８】
これらの加工方法の全ては、液体ベースであり、丈夫で透明なナノファイバー電極材料または透明状態で自立構造であってもよいそれらの物が与えられない。同様に、これらの方法では、異方性の電気伝導性および熱伝導性および偏光性能のような有用な面内異方性の特性を有するナノチューブベースの電極が与えられない。
【００１９】
不透明なカーボンナノチューブフィルムを液相または固体相のいずれかの電解質を使用するＧｒａｅｅｔｚｅｌの光電気化学電池の対向電極として利用した成功例についての報告がある（非特許文献２２；および非特許文献２３参照）。しかし、丈夫で透明なナノファイバー電極は、色素ソーラー電池（ＤＳＣ）において、それらに対する要求（詳細には柔軟な固体状態のＤＳＣに対する要求）が明らかであるにもかかわらず、利用できなかった。
【００２０】
加えて、上記取り組み方法のいずれもが、その様な透明ＣＮＴコーティングから、有機発光ダイオード（ＯＬＥＤ）、光学電界効果トランジスタ（ＯＦＥＴ）、ソーラー電池等の有機電子デバイスの中への電荷収集または注入という問題に対応していなかった。この問題により、電子注入に対する非常に低い仕事関数（ｗ．ｆ．）または正孔の注入に対する高い仕事関数が要求される。
【００２１】
ナノファイバー、および詳細にはカーボンナノファイバーは、フラットパネルディスプレイ、ランプ、サージ保護を備える気体放電管、およびエックス線またはマイクロ波発生装置に対する電界放出源として有用であることが良く知られている（非特許文献２４；非特許文献２５；非特許文献２６；非特許文献２７；非特許文献２８；および非特許文献２９）。カーボンナノチューブ含有電極と陽極の間に印加された電位により、ナノファイバー先端の微小な半径およびナノファイバーの小さい長さによる結果として、高い局所電場が作り出される。これらの局所電場により、ナノチューブ先端から真空中へ電子のトンネル移動が引き起こされる。電場により電界放出電子が陽極に向かって方向付けられ、そこで選択された蛍光体によりフラットパネルディスプレイ用途向けの光が発せられ、（より印加電圧が高いと）金属ターゲットと衝突してエックス線チューブ用のエックス線が発せられる。
【００２２】
固体の基板上に平行に整列させたファイバーのフォレストとして単層および多層の両方のカーボンナノチューブを作り出し、その様なナノチューブ・フォレストを陰極に利用する方法が知られている（非特許文献３０および非特許文献３１）。しかし、結果として得られたフォレストアセンブリにより、大電流負荷で様々な不安定性がもたらされ、その様な不安定性の１つは触媒およびカーボンのフラッシュ蒸発であり、それに続いて光の火花放出およびＣＮＴの陰極から陽極への移転があり、それにより陰極が破損される（Ｒ．Ｎａｎｊｕｎｄａｓｗａｍｙ等、Ｄ．Ｃａｒｒｏｌｌ等による編集の機能性カーボンナノチューブ（非特許文献３２））。ガラス基板の上にロバストなフォレストの配向ＣＮＴを作り出す前進がなされたが、その様なフォレストでもまだナノファイバーの冷陰極に対する最良の解決策にはならない。
【００２３】
配向ＣＮＴ配列に関する最も挑戦的な問題点の一つは、放出の不均一性である。スクリーニングの効果およびＣＮＴ構造の変動およびサンプル全体の不均一性のために、ＣＮＴの極少量の分画物だけが常時発光する。従って、もし特別な処理（例えば、化学的またはプラズマで）が実行されなければ、その様な形のＣＮＴフォレスト陰極からの発光はしばしば端発光およびホットスポットにより支配される（非特許文献３３）。
【００２４】
安定性は、二番目の主要な未解決の技術的問題点である。２つの主たる理由が発光の不安定性の原因になっている、即ち、残留ガス分子の吸着およびＣＮＴのジュール加熱である（非特許文献３４、非特許文献３５）。ＣＮＴから冷陰極を製造するその他の方法には、高分子バインダーで複合物を形成することが含まれ（非特許文献３６）、そこではＣＮＴは配向されない。それでも、印象的な発光特性が高分子バインダー／ＳＷＮＴ冷陰極に対して得られた。フィールドスクリーニング効果は、単純な統計的な分布によるＣＮＴのランダム配向の中において決定的な役割を果たしているようには見えない。またこれらのタイプの発光体において、著しく電界放出特性を高める電界誘起の整列が可能である。しかし、ＣＮＴの配向フォレストに対して存在するのと同じ問題が、同様にこのタイプのエミッタにも存在する。
高分子バインダー／ＣＮＴ陰極にかかわる問題は、ナノチューブが効果的に電界電子放出および同様に熱伝導性および電気伝導性のような特性に寄与できるほどの十分な量でポリマー中に存在しないことである（その結果バインダーは熱および電流により破損する）。加えて、陰極の主成分は断然、高分子バインダーであるから個々のナノチューブの独特な電気的特性が弱められる。従って、安定的電界放出電流の上位レベルが著しく低下する。
これらのカーボンナノチューブ（ＣＮＴ）の冷陰極への適用を妨げる決定的な問題は、ＣＮＴの電界放出特性が効果的に利用できるよう適切な形状でしかも十分な強度がある巨視的な搭載システムの枠組みの中にこれらのナノチューブを集成する方法に対する要求である。
【先行技術文献】
【特許文献】
【００２５】
【特許文献１】米国特許出願公開第２００４００５３７８０号明細書
【特許文献２】米国特許第６，６８２，６７７号明細書
【特許文献３】米国特許出願公開第２００３０１７０１６６号明細書
【特許文献４】米国特許第６，５５５，９４５号明細書
【特許文献５】国際公開第２００４／０５２５５９号パンフレット
【特許文献６】米国特許出願公開第２００４／０１９７５４６号明細書
【非特許文献】
【００２６】
【非特許文献１】Ｒ．Ｈ．Ｂａｕｇｈｍａｎ，Ａ．Ａ．Ｚａｋｈｉｄｏｖ，ａｎｄ  Ｗ．Ａ．ｄｅ  Ｈｅｅｒ，Ｓｃｉｅｎｃｅ  ２９７，７８７−７９２，（２００２）
【非特許文献２】Ｋ．Ｊｉａｎｇ等、Ｎａｔｕｒｅ  ４１９，８０１、（２００２）
【非特許文献３】Ｓ．Ｋｕｍａｒ等、Ｍａｃｒｏｍｏｌｅｃｕｌｅｓ  ３５，９０３９（２００２）
【非特許文献４】Ｔ．Ｖ．Ｓｒｅｅｋｕｍａｒ等、Ａｄａｖａｎｃｅｄ  Ｍａｔｅｒｉａｌｓ  １６，５８（２００４）
【非特許文献５】Ｂ．Ｖｉｇｏｌｏ等、Ｓｃｉｅｎｃｅ  ２９０，１３３１（２０００）
【非特許文献６】Ｒ．Ｈ．Ｂａｕｇｈｍａｎ、Ｓｃｉｅｎｃｅ  ２９０，１３１０（２０００）
【非特許文献７】Ｂ．Ｖｉｇｏｌｏ等、Ａｐｐｌｉｅｄ  Ｐｈｙｓｉｃｓ  Ｌｅｔｔｅｒｓ  ８１，１２１０（２００２）
【非特許文献８】Ａ．Ｂ．Ｄａｌｔｏｎ等、Ｎａｔｕｒｅ  ４２３、７０３（２００３）
【非特許文献９】Ｗ．Ｚｈｏｕ等、Ｊｏｕｒｎａｌ  ｏｆ  Ａｐｐｌｉｅｄ  Ｐｈｙｓｉｃｓ  ９５，６４９（２００４）
【非特許文献１０】Ｙ．Ｌｉ等，Ｓｃｉｅｎｃｅ  ３０４，２７６（２００４）
【非特許文献１１】Ｒ．Ｈ．Ｂａｕｇｈｍａｎ等、Ｓｃｉｅｎｃｅ  ２８４，１３４０（１９９９）
【非特許文献１２】Ａ．Ｇ．Ｒｉｎｚｌｅｒ等、Ａｐｐｌｉｅｄ  Ｐｈｙｓｉｃｓ  Ａ６７，２９（１９９８）
【非特許文献１３】Ｍ．Ｅｎｄｏ等、Ｎａｔｕｒｅ  ４３３，４７６（２００５）
【非特許文献１４】Ｚ．Ｗｕ等、Ｓｃｉｅｎｃｅ  ３０５，１２７３（２００４）
【非特許文献１５】Ｌ．Ｈｕ．Ｄ．Ｓ．Ｈｅｃｈｔ，Ｇ．Ｇｒuｎｅｒ，Ｎａｎｏ  Ｌｅｔｔｅｒｓ  ４，２５１３（２００４）
【非特許文献１６】Ｊ．Ｅ．Ｆｉｓｃｈｅｒ等、Ｊ．Ａｐｐｌｉｅｄ  Ｐｈｙｓ．９３，２１５７（２００３）
【非特許文献１７】Ｗ．Ａ．Ｄｅ  Ｈｅｅｒ等、Ｓｃｉｅｎｃｅ  ２６８，８４５（１９９５）
【非特許文献１８】Ｙ．Ｋｉｍ等、Ｊｐｎ．Ｊ．Ａｐｐｌ．Ｐｈｙｓ．４２，７６２９（２００３）
【非特許文献１９】Ｔ．Ｖ．Ｓｒｅｅｋｕｍａｒ等、Ｃｈｅｍ．Ｍａｔｅｒ．１５，１７５（２００３）
【非特許文献２０】Ｈ．Ａｇｏ，Ｋ．Ｐｅｔｒｉｔｓｃｈ，Ｍ．Ｓ．Ｐ．Ｓｈａｆｆｅｒ，Ａ．Ｈ．Ｗｉｎｄｌｅ，Ｒ．Ｈ．Ｆｒｉｅｎｄ、Ａｄｖ．Ｍａｔ．１１，１２８１（１９９９）
【非特許文献２１】Ｊｏｕｒｎａｌ  Ａｍｅｒｉｃａｎ  Ｃｈｅｍｉｃａｌ  Ｓｏｃｉｅｔｙ  Ｃｏｍｍ．１２６，４４６２−４４６３（２００３）
【非特許文献２２】Ｋ．−Ｈ．Ｊｕｎｇ等，Ｃｈｅｍｉｃａｌ  Ｌｅｔｔｅｒｓ  ８６４−８６５（２００２）
【非特許文献２３】Ｓ．−Ｒ．Ｊａｎｇ等、Ｌａｎｇｍｕｉｒ  ２０、９８０７−９８１０（２００４）
【非特許文献２４】Ｗ．Ａ．ｄｅ  Ｈｅｅｒ、Ａ．Ｃｈａｔｅｌａｉｎ，Ｄ．Ｕｇａｒｔｅ，Ｓｃｉｅｎｃｅ  ２７０，１１７９（１９９５）
【非特許文献２５】Ａ．Ｇ．Ｒｉｎｚｌｅｒ等、Ｓｃｉｅｎｃｅ  ２６９，１５５０（１９９５）
【非特許文献２６】Ｎ．Ｓ．Ｌｅｅ等、Ｄｉａｍｏｎｄ  ａｎｄ  Ｒｅｌａｔｅｄ  Ｍａｔｅｒｉａｌｓ  １０，２６５（２００１）
【非特許文献２７】Ｙ．ＳａｉｔｏおよびＳ．Ｕｅｍｕｒａ，Ｃａｒｂｏｎ  ３８，１６０（２０００）
【非特許文献２８】Ｒ．Ｒｏｓｅｎ等、Ａｐｐｌｉ．Ｐｈｙｓ．Ｌｅｔｔ．７６，１６６８（２０００）
【非特許文献２９】Ｈ．Ｓｕｇｉｅ等、Ａｐｐｌｉ．Ｐｈｙｓ．Ｌｅｔｔ．７８，２５７８（２００１）
【非特許文献３０】Ｓ．Ｆａｎ，Ｓｃｉｅｎｃｅ  ２８３，５１２（１９９９）
【非特許文献３１】Ｊ．Ｇ．Ｗｅｎ等、Ｍａｔｅｒ．Ｒｅｓ．１６，３２４６（２００１）
【非特許文献３２】Ｍａｔｅｒ．Ｒｅｓ．Ｓｏｃ．Ｓｙｍｐ．Ｐｒｏｃ．８５８Ｅ，Ｗａｒｒｅｎｄａｌｅ，ＰＡ，２００５
【非特許文献３３】Ｙ．Ｃｈｅｎｇ，Ｏ．Ｚｈｏｕ，Ｃ．Ｒ．Ｐｈｙｓｉｑｕｅ  ４，（２００３）
【非特許文献３４】Ｊ．−Ｍ．Ｂｏｎａｒｄ等、Ａｐｐｌ．Ｐｈｙｓ．Ｌｅｔｔ．７８，２７７５（２００１）
【非特許文献３５】Ｎ．Ｙ．Ｈｕａｎｇ等、Ｐｈｙｓ．Ｒｅｖ．Ｌｅｔｔ．９３，０７５５０１（２００４）
【非特許文献３６】Ｏ．Ｚｈｏｕ等、Ａｃｃ．Ｃｈｅｍ．Ｒｅｓ．３５，１０４５（２００４）
【発明の概要】
【課題を解決するための手段】
【００２７】
発明の要約
本発明はナノファイバー糸に関するものであって、その糸の製造方法、およびその糸の応用を対象とする。追加の実施形態はナノファイバーリボンを引き出すこと、並びに任意の大きさの幅を有するシートを提供する。重要なことには、この糸の紡糸技術ならびにシートおよびリボンの引き出し技術は、様々な用途およびデバイスに使用するために様々なナノファイバー材料の糸、シートおよびリボンを製造することにおよぶ。
【００２８】
幾つかの実施形態において、ナノファイバーを含む糸を紡糸するための本発明の方法は：（ａ）ナノファイバーを（ｉ）整列した配列、および（ｉｉ）整列に向かって集束し、整列軸の周りに撚りが発生しうる主要アセンブリを提供する配列からなるグループより選択される配列に配置するステップ；（ｂ）撚り糸を製造するために前記主要アセンブリの整列軸の周りで撚糸するステップ；および（ｃ）前記撚り糸を、（ｉ）紡錘上に巻き取ること、（ｉｉ）基板上に堆積させること、および（ｉｉｉ）別の構造の中に組み入れること、からなるグループより選択される技術により収集するステップ、を含む方法であって；
（ｉ）ナノファイバーの重要な成分がナノファイバー軸に対して直交する方向で約５００ｎｍよりも小さい最大の厚さを有する、（ｉｉ）ナノファイバーは、最も薄い横厚さ方向において、少なくとも約１００の長さ対厚みの最小比を有する、（ｉｉｉ）糸の円周に対するナノファイバー長さの最小比が約５より大きい、および（ｉｖ）糸の長さ当たりの一方向に導入された正味の撚りが、反対方向における撚りによって相殺され、直径Ｄの撚り糸に対して少なくとも約０．０６  ／  Ｄターンである。幾つかの実施形態において、配置するステップには引き出しプロセスが含まれる。
【００２９】
糸収集の前または後における単糸の一方向への撚りは、様々な有用な目的の加工における別ステージで反対方向への撚りにより相殺される。例えば、（ａ）糸自体を折り重ねて糸を合撚すること、（ｂ）ナノチュ―ブが解撚されるかまたは最小レベルで撚糸されている複合材または融合する構造体を形成すること、である。初期に導入される撚りによる利点によって、糸の緻密化および／または糸の強化により初期加工の間、糸に更に強い力を与えることを可能にする。
【００３０】
幾つかの実施形態において、本発明はナノファイバーを含む糸を製造する方法に関し、その方法は：（ａ）実質的に平行なナノファイバーの配列を含む予備的主要アセンブリを与えるステップ；（ｂ）周りに撚りが発生する配列軸を有するナノファイバーの主要アセンブリを与えるために予備的主要アセンブリから引き出すステップであって、主要アセンブリが（ｉ）整列した配列、（ｉｉ）整列軸の周りの整列に向かって集束する配列からなるグループより選択される；および（ｃ）撚り糸を製造するために前記主要アセンブリの整列軸の周りで撚糸するステップ、を含む方法である。
【００３１】
幾つかの実施形態において、本発明はナノファイバーを含む糸を製造するための装置に関し、その装置は、（ａ）実質的に平行なナノファイバーの配列を含む予備的主要アセンブリを与えるステップ；（ｂ）周りに撚りが発生する整列軸を有するナノファイバーの主要アセンブリを与えるために予備的主要アセンブリから引き出すステップであって、主要アセンブリは（ｉ）整列した配列、（ｉｉ）整列軸の周りの整列に向かって集束する配列からなるグループより選択される；および（ｃ）撚り糸を製造するために前記主要アセンブリの整列軸の周りで撚糸するステップ、を含む方法を実行するように作動する。
【００３２】
幾つかの実施形態において、本発明はナノファイバーを含む糸を製造するための装置に関し、前記装置は：（ａ）実質的に平行なナノファイバーの配列を含む予備的主要アセンブリ；（ｂ）予備的主要アセンブリに付属している引き出し機構であって、周りに撚りが発生する整列軸を有するナノファイバーの主要アセンブリを与えるために予備的主要アセンブリから引き出すよう作動し、主要アセンブリは（ｉ）整列した配列、（ｉｉ）整列軸の周りの整列に向かって集束する配列からなるグループより選択される；および（ｃ）撚り糸を製造するために前記主要アセンブリの整列軸の周りで撚糸するよう作動する撚糸機構、を含むナノファイバーを含む糸を製造するための装置である。
【００３３】
幾つかの実施形態において、本発明はナノファイバーリボンまたはシートを製造する方法に関し、以下のステップを含む：（ａ）ナノファイバーを配置し、ナノファイバー配列においてある程度のファイバー相互接続性を有する実質的に平行なナノファイバーの配列を提供するステップ；および（ｂ）実質的にリボンまたはシートに撚りを入れないでリボンまたはシートとして前記ナノファイバーをナノファイバー配列から引き出すステップであって、リボンまたはシートは少なくとも約１ｍｍの幅である。
【００３４】
幾つかの実施形態において、本発明はナノファイバーリボンまたはシートを製造する装置に関し、以下のステップを含む。その装置は以下のステップを含む方法を実行するよう作動する：（ａ）ナノファイバーを配置し、ナノファイバー配列においてある程度のファイバー相互接続性を有する実質的に平行なナノファイバーの配列を提供するステップ；および（ｂ）実質的にリボンまたはシートに撚りを入れないでリボンまたはシートとして前記ナノファイバーをナノファイバー配列から引き出すステップであって、リボンまたはシートは少なくとも約１ｍｍの幅である。
【００３５】
幾つかの実施形態において、本発明はナノファイバーリボンまたはシートを製造する装置に関し、その装置は：（ａ）ナノファイバー配列においてある程度のファイバー相互接続性を有する実質的に平行なナノファイバーの配列；および（ｂ）引き出し機構であって、実質的にリボンまたはシートに撚りを入れないでリボンまたはシートとして前記ナノファイバーをナノファイバー配列から引き出す機構であり、リボンまたはシートは少なくとも約１ｍｍの幅である。
【００３６】
幾つかの実施形態において、本発明はナノファイバーの単糸の１平方ミクロンの断面の中に少なくとも約１万のナノファイバーが含まれるナノファイバーの単糸に関し、（ａ）ナノファイバーの単糸は少なくとも約１メートルの長さがあり；（ｂ）ナノファイバーの単糸は約１０ミクロンよりも小さい直径を有し；および（ｃ）ナノファイバーの単糸は、重ね合わせされていない、重ね合わせされている、およびそれらの組み合わせからなるグループより選択される形状である、を含むナノファイバーの単糸である。
【００３７】
幾つかの実施形態において、本発明は以下のステップを含む方法に関する：（ａ）ナノファイバーを含む多孔質の糸を選択するステップ；（ｂ）星糸を形成するために糸をノッティングするステップ；および（ｃ）星糸をガス；蒸気；プラズマ；液体；溶液；流体分散；超臨界液体；融液からなるグループから選択される物質；電気化学的堆積、電気化学的材料除去、電気化学的重合、およびそれらの組み合わせをもたらす条件に暴露することにより、糸の領域選択的な材料処理を達成するステップ。
【００３８】
幾つかの実施形態において、本発明は変形可能なナノファイバーシートまたはリボンを製造する方法に関し、その方法は次のステップを含む：（ａ）弾性的に変形可能である基板、電気的に変形可能である基板、およびそれらの組み合わせからなるグループより基板を選択するステップ；（ｂ）変形された基板を形成するために基板を伸長するステップであって、前記伸長は弾性的伸長、電気的伸長、およびそれらの組み合わせからなるグループより選択される；（ｃ）ナノファイバーシートにまたはリボンに接着適用して変形した基板にするステップ；および（ｄ）前記接着剤適用のステップの後で少なくとも部分的な前記伸長の戻りが可能であるステップ、を含む変形可能なナノファイバーシートまたはリボンを製造する方法である。
【００３９】
幾つかの実施形態において、本発明は２個のエラストマーポリマーシートの間に弾性的に変形可能なナノファイバーシートを埋め込む方法に関し、その方法は：（ａ）第一のエラストマーポリマーシートを選択すること；（ｂ）第一のエラストマーポリマーシートを弾性的に伸長して変形された基板を形成すること；（ｃ）ナノファイバーシートを変形基板に接着適用すること；（ｄ）前記接着適用ステップの後少なくとも部分的に前記弾性的伸長の戻りを可能にすること；（ｅ）第一のエラストマーポリマーシートが緩和されまたは部分的に緩和された状態になった時、ナノファイバーシートに第二のエラストマーポリマーシートのための樹脂前駆体を適用すること；および（ｆ）第一のエラストマーポリマーシートが緩和または部分的緩和状態である間に第二のエラストマーポリマーシートを形成するために樹脂前駆体を硬化させること、を含む弾性的に変形可能なナノファイバーシートを埋め込む方法である。
【００４０】
幾つかの実施形態において、本発明はナノファイバーを含む糸を紡糸する方法に関し、（ａ）ナノファイバー・フォレストから整列したナノファイバーを含む主要アセンブリを引き出すステップであって、引き出し方向とフォレストにおけるナノファイバーの整列方向の間の角度は約９０°および約５°の間にあるステップと；および（ｂ）ナノファイバーの主要アセンブリを主要アセンブリのナノファイバーに略整列している軸の周りで撚糸してナノファイバーの撚り糸を製造するステップを含む、ナノファイバーを含む糸を紡糸する方法である。
【００４１】
幾つかの実施形態において、本発明はナノファイバーを含む糸を紡糸する方法に関し、（ａ）合成されたナノファイバーとしての配列から引き出して複数の略整列しているナノファイバーを含む主要アセンブリを形成するステップであって、ここでナノファイバー配列からのナノファイバーは、引き出しステップの間連続的に連結している、引き出しステップの間以前の引き出しステップの連結を維持しているまたはそれらの組み合わせであるステップ；および（ｂ）整列したナノファイバーの主要アセンブリを略整列した軸の周りで撚糸してファイバーの撚り糸を製造するステップであって、主なナノファイバーの長さはナノファイバー撚り糸の円周の少なくとも５倍であるステップとを含む、糸を紡糸する方法である。
【００４２】
幾つかの実施形態において、本発明はナノファイバーを含む撚り糸を製造する方法に関し、その方法は次のステップを含む：（ａ）液体ベースの方法を使用して少なくとも２０重量％のナノファイバーを含むナノファイバー糸に撚糸するステップ；および（ｂ）撚り糸を与えるために糸の方向の周りで撚糸するステップ、を含むナノファイバーを含む撚り糸を製造する方法である。
【００４３】
幾つかの実施形態において、本発明はナノファイバー・フォレストからナノファイバーリボンまたはシートを製造する方法に関し、（ａ）ナノファイバーを含むナノファイバー・フォレストを製造するステップと、ナノファイバー・フォレストはナノファイバー・フォレストから少なくとも約１ｍｍ幅のリボンまたはシートを引き出すのに適切であり、ナノファイバー・フォレストは側壁を有する；（ｂ）ナノファイバー・フォレストの側壁または側壁の近傍にアタッチメントを接続するステップ；および（ｃ）アタッチメントを引っ張ることによりナノファイバー・フォレストからナノファイバーリボンまたはシートを引き出すステップとを含む、ナノファイバー・フォレストからナノファイバーリボンまたはシートを製造する方法である。
【００４４】
幾つかの実施形態において、本発明は以下のステップを含む方法に関する：（（ａ）カーボンナノチューブを含むカーボンナノチューブ・フォレストを製造するステップであって、カーボンナノチューブ・フォレストは、カーボンナノチューブ・フォレストからリボンまたはチューブを引き出すのに好適であり、リボンまたはシートは少なくとも約１ｍｍ幅であり、カーボンナノチューブ・フォレストは側壁を有するステップ；（ｂ）カーボンナノチューブ・フォレストの側壁または側壁の近傍にアタッチメントを接続するステップ；（ｃ）アタッチメントを利用することによりカーボンナノチューブ・フォレストからリボンまたはシートを引き出すステップであって、リボンまたはシートは高度に配向されたエアロゲルリボンまたはシートであるステップ；および（ｄ）シートまたはリボンを液体で浸潤しその後シートまたはリボンから液体を蒸発させるステップであって、浸潤および蒸発は少なくとも部分的にシートまたはリボンを高密度化し、高密度化シートまたはリボンを形成するステップとを含む方法である。
【００４５】
幾つかの実施形態において、本発明はナノファイバーを含む糸、リボン、またはシートを強化する方法に関し、（ａ）糸、リボンまたはシートの中に液体を浸潤させるステップ；および（ｂ）糸、リボンまたはシートから液体を蒸発させ、糸、リボンまたはシートを強化するステップを含む、糸、リボン、またはシートを強化する方法である。
【００４６】
幾つかの実施形態において、本発明はナノファイバーを含む糸を強化する方法に関し、（ａ）第一の方向に撚糸するステップ；（ｂ）第二の方向に撚糸するステップであって、第二の方向は第一の方向と反対であり、第一および第二の方向における撚糸の正味の撚りは約ゼロであるステップとを含む、ナノファイバーを含む糸を強化する方法である。
【００４７】
幾つかの実施形態において、本発明はナノファイバーの撚り糸を製造するための装置に関し、（ａ）ナノファイバーの供給部；（ｂ）ナノファイバーを供給からコレクタへ輸送するための輸送チューブ；（ｃ）供給部からのナノファイバーを収集する回転可能なコレクタ；および（ｄ）コレクタが回転される間にコレクタからナノファイバー撚り糸を回収するワインダであって、それにより撚糸されたナノファイバー糸がコレクタから回収されるにつれコレクタ内部のナノファイバーは撚糸されてナノファイバー撚り糸を形成するワインダとを含む、ナノファイバーの撚り糸を製造するための装置である。
【００４８】
幾つかの実施形態において、本発明はナノファイバーの撚り糸を製造する方法に関し、（ａ）連続的にコレクタへナノファイバーを供給するステップ；（ｂ）概して平行なナノファイバーのアセンブリを形成するためにコレクタを回転するステップ；（ｃ）アセンブリからナノファイバー糸を形成するステップ；および（ｄ）アセンブリからナノファイバー糸を回収するステップであって、糸がコレクタの回転により撚糸されてナノファイバーの撚り糸を形成するステップを含む、ナノファイバーの撚り糸を製造する方法である。
【００４９】
幾つかの実施形態において、本発明はナノファイバーの撚り糸を製造するための装置に関し、その装置は次のステップを含む方法を実行するように作動する：（ａ）コレクタに連続的ナノファイバーを供給するステップ；（ｂ）概して平行なナノファイバーのアセンブリを形成するためコレクタを回転するステップ；（ｃ）アセンブリからナノファイバー糸を形成するステップ；および（ｄ）アセンブリからナノファイバー糸を回収するステップであって、アセンブリからナノファイバー糸を回収するステップ、を含むナノファイバーの撚り糸を製造するための装置である。
【００５０】
幾つかの実施形態において、本発明は整列された導電性チャネルの配列を含むデバイスに関し：（ａ）前記導電性チャネルは、電子、イオン、フォノン、およびそれらの組み合わせからなるグループより選択される種類を指向性を持って輸送するように操作でき；および（ｂ）前記導電性チャネルはリボン、シート、糸およびそれらの組み合わせからなるグループより選択される形でナノファイバーにより提供される、を含む調整された導電性チャネルの配列を含むデバイスである。
【００５１】
幾つかの実施形態において、本発明は次のステップを含む方法に関し：（ａ）リボン、シート、糸およびそれらの組み合わせからなるグループより選択される形で配向ナノファイバーを提供するステップ；および（ｂ）電子、イオン、フォノンおよびそれらの組み合わせからなるグループら選択される種類の指向性輸送のために前記配向ナノファイバーを導電性チャネルの配列として使用するステップを含む方法である。
【００５２】
幾つかの実施形態において、本発明は次を含むデバイスに関し：（ａ）糸、リボン、シートおよびそれらの組み合わせからなるグループより選択される形でナノファイバーを含む陰極；および（ｂ）低いガス圧の領域が前記陰極からを分離する陽極とを含むデバイスである。
【００５３】
幾つかの実施形態において、本発明は次を含むデバイスに関し：（ａ）糸、リボン、シートおよびそれらの組み合わせからなるグループより選択される形状のナノファイバーを含む電界放出用の冷陰極であって、前記形状が（ｉ）配列の中で十分なファイバー間の接続性を有する配列に整列したナノファイバーを、主要アセンブリを提供するように配設するステップと、（ｉｉ）主要アセンブリから電極材料として前記ナノファイバーを引き出すステップと、を含む方法で製造され；および（ｂ）低いガス圧の領域が前記陰極から分離する陽極とを含むデバイスである。
【００５４】
ナノファイバーシートをそれらの長さ方向に沿ってパターニングする方法であって、その方法は、光重合、光リソグラフィ、電子ビーム誘起のポリマーの反応、圧力誘起の物質移動、材料を堆積、除去、変形させるための液体、気相、およびプラズマ処理、およびそれらの組み合わせからなるグループより選択されるパターニング技術を含む方法である。
【００５５】
幾つかの実施形態において、本発明は光電子デバイスに関し、そのデバイスは：（ａ）第一電極であって、糸、リボン、シート、およびそれらの組み合わせからなるグループより選択される形のナノファイバーを含み；（ｂ）第一電極と協働して操作できる活性層；および（ｃ）活性層と第一電極と協働して操作できる第二電極とを含む光電子デバイスである。
【００５６】
幾つかの実施形態において、本発明は光電子デバイスに関し、そのデバイスは：（ａ）第一電極であって、リボン、シート、およびそれらの組み合わせからなるグループより選択される形のナノファイバーを含み、前記形が（ｉ）主要アセンブリを提供するように配列内部で十分なファイバー間の相互接続性を有する整列配列にナノファイバーを配設するステップ；および（ｉｉ）主要アセンブリから電極材料として前記ナノファイバーを引き出すステップとを含む方法で製造される第一電極；（ｂ）第一電極と協働して操作できる活性層；および（ｃ）活性層および第一電極と協働して操作できる第二電極とを含む光電子デバイスである。
【００５７】
幾つかの実施形態において、本発明は光電子デバイスを製造する方法に関し、その方法は次のステップを含む：（ａ）以下を含む構成要素を与えるステップ；（ｉ）第一電極として作動可能に使用される自立型のナノファイバー材料であって、前記材料は糸、リボン、シートおよびそれらの組み合わせからなるグループより選択された形態であって、そしてその材料は約１００ｍ２／ｇと３００ｍ２／ｇの間の範囲にある表面積を有する３次元ネットワーク細孔を有する；（ｉｉ）第一電極と作動可能に関連付けられた活性材料層；および（ｉｉｉ）活性材料および第一電極と作動可能に関連付けられた第二電極；および（ｂ）光電子デバイスを作動可能に形成するために構成部品を集成するステップ、を含む光電子デバイスを製造する方法である。
【００５８】
幾つかの実施例において、ナノチューブ糸はカーボンナノチューブを含む。本発明のその様なカーボンナノチューブは、以下の様な独特な特性および組み合わせ特性をもたらす：例えば、極度の強靭性、ノット（結び目）における破損耐性、高レベルの電気および熱伝導性、可逆的に出現する高いエネルギー吸収性、破損歪みが、同様の靭性を有する他のファイバーにおける数％の破損歪みと比較して１３％まであること、非常に高いクリープ耐性、空気中で〜４５０℃に１時間加熱した場合の強度保持、および空気中で照射された時でさえ非常に高い放射線耐性およびＵＶ耐性などである。更に、これらのナノチューブ糸は直径１ミクロンの糸として紡糸でき、そして任意に合撚し、双糸、四子糸、および多子糸を形成することにより線密度（即ち、糸の単位長さ当たりの重さ）を高められる。
【００５９】
幾つかの実施形態において、ナノファイバーはナノスクロールである。幾つかの実施形態において、ナノファイバーは加撚紡糸またはリボンあるいはシートの引き出しの前または後に化学的および／または物理的に改変される。幾つかの実施形態においてナノファイバー糸は複合材の形成に使用される。
【００６０】
本発明のナノファイバー糸は様々な広範囲の用途に使用される。幾つかの実施形態において、この紡糸技術は様々なナノファイバーおよび様々な材料のナノリボンを製造することにおよび、利用の範囲を拡大できる。本発明のナノファイバー糸の用途には、織物；電子デバイス；導電性ワイヤまたはケーブル；ファイバーベースの超コンデンサの様な電気化学デバイス；バッテリ；燃料電池；人工筋肉；およびエレクトロクロミック製品；電界放出および白熱光の放射デバイス；防護衣料；組織足場用途；および機械的および化学的センサーが挙げられる。
【００６１】
本発明の利点は以下の詳細な説明により更に明らかになるであろう。しかしながら、詳細な説明および特定の実施例は、本発明の好ましい実施形態を示しながら、例証だけのために与えられる。本発明の主旨および適用の範囲内での様々な変形および改変がこの詳細な説明により当技術分野の技術者に対して明らかになるからである。
例えば、本発明は以下の項目を提供する。
（項目１）
ナノファイバーを含む糸を製造する方法であって、
（ａ）実質的に平行なナノファイバーの配列を含む予備的主要アセンブリを与えるステップと、
（ｂ）周りで撚りが発生できる整列軸を有するナノファイバーの主要アセンブリを与えるために予備的主要アセンブリから引き出すステップであって、前記主要アセンブリが、（ｉ）整列した配列、および（ｉｉ）前記整列軸の周りでの整列に向かって集束する配列とからなるグループより選択される主要アセンブリである、ステップと、
（ｃ）撚り糸を製造するために前記主要アセンブリの整列軸の周りで撚糸するステップとを含む方法。
（項目２）
ナノファイバーを含む糸を製造するための装置であって、
（ａ）実質的に平行なナノファイバーの配列を含む予備的主要アセンブリを与えるステップと、
（ｂ）周りで撚りが発生できる整列軸を有するナノファイバーの主要アセンブリを与えるために予備的主要アセンブリから引き出すステップであって、前記主要アセンブリが、（ｉ）整列した配列、および（ｉｉ）前記整列軸の周りでの整列に向かって集束する配列とからなるグループより選択される主要アセンブリである、ステップと、
（ｃ）撚り糸を製造するために前記主要アセンブリの整列軸の周りで撚糸するステップを入れるステップとを含む方法を実行するように作動可能である装置。
（項目３）
ナノファイバーを含む糸を製造するための装置であって、
（ａ）実質的に平行なナノファイバーの配列を含む予備的主要アセンブリと、
（ｂ）前記予備的主要アセンブリに付設した引き出し機構であって、前記引き出し機構が、周りで撚りが発生できる整列軸を有するナノファイバーの主要アセンブリを与えるために予備的主要アセンブリから引き出すよう作動可能であり、前記主要アセンブリが、（ｉ）整列した配列、および（ｉｉ）前記整列軸の周りでの整列に向かって集束する配列とからなるグループより選択される主要アセンブリである、引き出し機構と、
（ｃ）撚糸機構であって、撚り糸を製造するために前記主要アセンブリの整列軸の周りで撚糸するよう作動可能である撚糸機構とを含む装置。
（項目４）
前記ナノファイバーが、実質的に平行なナノファイバーの配列を形成するよう化学的に合成される、項目１の方法または項目２もしくは３の装置。
（項目５）
前記予備的主要アセンブリがナノファイバー糸ではない、項目１の方法または項目２もしくは３の装置。
（項目６）
前記予備的主要アセンブリの配向方向が、前記主要アセンブリの配向方向とは異なる、項目１の方法または項目２もしくは３の装置。
（項目７）
前記予備主要アセンブリを与える工程が、機械的引き出し方法により前記予備的主要アセンブリを形成することを含まない、項目１の方法または項目２の装置。
（項目８）
主要アセンブリを製造するための予備的主要アセンブリからの引き出しが、前記予備的主要アセンブリからナノファイバーの一部分だけを取り除く、項目１の方法または項目２もしくは３の装置。
（項目９）
前記一部分が片撚り糸を製造するために使用され、かつ前記一部分は予備的アセンブリにおけるナノファイバーの１０％より少ない、項目８の方法または装置。
（項目１０）
予備的アセンブリの提供が、ナノファイバーを液体中に分散させることによって予備的アセンブリを形成することを含む、項目１の方法または項目２の装置。
（項目１１）
（ａ）紡錘に撚り糸を巻くこと、（ｂ）基板に撚り糸を堆積させること、および（ｃ）別の構造体に前記撚り糸を組み入れることからなるグループより選択される技術によって、前記撚り糸を収集する方法をさらに含む、項目１の方法または項目２の装置。
（項目１２）
紡錘、基板、構造体、およびそれらの組み合わせからなるグループより選択される、前記撚り糸を収集するための手段をさらに含む、項目３の装置。
（項目１３）
ナノファイバーの重要な構成要素が、ナノファイバー軸と直交する最大約５００ｎｍである最大厚さを有する、項目１の方法または項目２もしくは３の装置。
（項目１４）
ナノファイバーが、最も薄い横厚さ方向において、少なくとも約１００である長さ対厚さの最小比を有する、項目１の方法または項目２もしくは３の装置。
（項目１５）
撚り糸の円周に対するナノファイバー長さの最小比が少なくとも約５である、項目１の方法または項目２もしくは３の装置。
（項目１６）
直径Ｄを有する撚り糸に対して撚り糸長さ当たり一方向に導入される最大撚りが少なくとも約０．０６／Ｄターンである、項目１の方法または項目２もしくは３の装置。
（項目１７）
（ａ）ナノファイバーの重要な構成要素が、ナノファイバー軸と直交する最大約３４１ｎｍである最大厚さを有し、
（ｂ）ナノファイバーが、最も薄い横厚さ方向において、少なくとも約１００である長さ対厚さの最小比を有し、
（ｃ）撚り糸の円周に対するナノファイバー長さの最小比が少なくとも約５であり、および
（ｄ）直径Ｄを有する撚り糸に対して撚り糸長さ当たり一方向に導入される最大撚りが少なくとも約０．０６／Ｄターンである、項目１の方法または項目２もしくは３の装置。
（項目１８）
一方向に導入された最大の撚りが少なくとも約０．１２／Ｄターンである、項目１６または１７の方法または装置。
（項目１９）
一方向に導入された最大の撚りが少なくとも約０．１８／Ｄターンである、項目１６または１７の方法または装置。
（項目２０）
一方向に導入された最大の撚りが約０．０６／Ｄターン〜約０．１８／Ｄの間である、項目１６または１７の方法または装置。
（項目２１）
前記ナノファイバーの重要な構成要素のナノファイバー軸と直交する最大厚さが最大約１００ｎｍである、項目１３または１７の方法または装置。
（項目２２）
前記ナノファイバーの重要な構成要素のナノファイバー軸と直交する最大厚さが最大約３０ｎｍである、項目１３または１７の方法または装置。
（項目２３）
ナノファイバー長さ方向に直交する前記ナノファイバーの重要な構成要素の最大厚さが少なくともナノファイバーのおよその直径であるように、ナノファイバーが少なくともおよそ円柱状である、項目１３または１７の方法または装置。
（項目２４）
ナノファイバーの最も薄い横厚さ方向において、長さ対厚さの最小比が少なくとも約１０００である、項目１４または１７の方法または装置。
（項目２５）
ナノファイバーの大多数重量画分が、最も薄い横厚さ方向において、少なくとも５０の長さ対厚さの最小比を有する、項目１４または１７の方法または装置。
（項目２６）
撚り糸中のナノファイバーが、撚り糸円周に対するナノファイバー長さの少なくとも約１０の最小比を有する、項目１５または１７の方法または装置。
（項目２７）
撚り糸が撚り糸の撚りの１ターンの長さの少なくとも２倍の重量平均ナノファイバー長さを有する、項目１の方法または項目２もしくは３の装置。
（項目２８）
撚り糸の表面付近から撚り糸の内部の深部に移動し撚り糸の表面付近に戻る距離における撚り糸中のナノファイバーの主要な重量分率が、ナノファイバー長さの最大約２０％である、項目１の方法または項目２もしくは３の装置。
（項目２９）
予備的主要アセンブリがナノファイバー・フォレストである、項目１の方法または項目２もしくは３の装置。
（項目３０）
予備的主要アセンブリがカーボンナノチューブ・フォレストである、項目１の方法または項目２もしくは３の装置。
（項目３１）
撚り糸が本質的にフォレスト高さ全体から同時に引き出されるフォレストからのカーボンナノチューブで形成される、項目３０の方法または装置。
（項目３２）
カーボンナノチューブが約１０ｎｍの直径を有する多層カーボンナノチューブである、項目３０の方法または装置。（項目３３）
フォレストの基部におけるフォレスト密度が少なくとも２００億ナノチューブ／ｃｍ２である、項目３０の方法または装置。
（項目３４）
カーボンナノチューブで占有されるフォレストの基部の面積の百分率が約４％より高い、項目３３の方法または装置。
（項目３５）
カーボンナノチューブで占有されるフォレストの基部の面積の百分率が約４０％未満である、項目３４の方法または装置。
（項目３６）
フォレストの基部で測定された場合で、（ｉ）フォレストにおける単位面積当たりのカーボンナノチューブの数と、（ｉｉ）カーボンナノチューブ直径との積が、０．１６と１．６との間の範囲である、項目３０の方法または装置。
（項目３７）
フォレスト中のカーボンナノチューブが間欠的に束になっている、項目３０の方法または装置。
（項目３８）
フォレストの基部領域で開始されたカーボンナノチューブの少なくとも約２０％が本質的にフォレストの上部まで延長する、項目３０の方法または装置。
（項目３９）
フォレストの高さが少なくとも約５０ミクロンである、項目３０の方法または装置。
（項目４０）
フォレストの高さが少なくとも約１００ミクロンである、項目３０の方法または装置。
（項目４１）
主要アセンブリが端部を有し、撚り糸を製造するために主要アセンブリが前記端部を中心に直接的に撚糸される、項目１の方法または項目２もしくは３の装置。
（項目４２）
前記撚り糸が端部を有し、前記端部が撚り糸を収集するために使用されるローラーに直接的に取り付けられる、項目１の方法または項目２もしくは３の装置。
（項目４３）
予備的アセンブリからの引き出しの開始から配列軸の周りにおける撚糸の開始までの間、撚り糸がいかなる中間的表面とも接触しない、項目１の方法または項目２もしくは３の装置。
（項目４４）
ローラーが主要アセンブリの整列軸の周りにおける回転による撚糸に使用され、前記ローラーは糸を収集するためのローラーの軸の周りで同時に回転される、項目１の方法または項目２もしくは３の装置。
（項目４５）
前記ローラーは第一ドライブおよび第二ドライブを有し、第一ドライブおよび第二ドライブは独立して作動し撚り糸における撚りが自由に変更できる、項目４４の方法または装置。
（項目４６）
カーボンナノチューブ・フォレストが成長する基板を支持するために受け台が使用される、項目３０の方法または装置。
（項目４７）
前記受け台がカーボンナノチューブ・フォレストを支持する複数の基板を保持するために配設される、項目４６の方法または装置。
（項目４８）
前記基板は第一面および第二面を有し、カーボンナノチューブ・フォレストは基板の第一面および第二面上に成長する、項目４６の方法または装置。（項目４９）
（ａ）前記ナノファイバーは多層カーボンナノチューブを含み、
（ｂ）前記撚り糸は多層カーボンナノチューブ糸である、項目１の方法または項目２もしくは３の装置。
（項目５０）
主要アセンブリは多層カーボンナノチューブ糸の主軸と整列した軸の周りで回転される、項目４９の方法または装置。
（項目５１）
多層ナノチューブ糸は多層カーボンナノチューブ糸を収集するためのローラーの軸を中心に回転するローラーに取り付けられる、項目４９の方法または装置。
（項目５２）
多層カーボンナノチューブ・フォレストを支持する平面基板は回転ホルダに収容され、前記回転ホルダは撚り糸の軸に実質的に沿って整列した軸を有する、項目１の方法または項目２もしくは３の装置。
（項目５３）
（ａ）複数の平面基板が回転ホルダに収容され、
（ｂ）複数の平面基板は各々多層カーボンナノチューブ・フォレストを支持し、および
（ｃ）前記回転ホルダは撚り糸の軸に実質的に沿って整列した軸を有する、項目１の方法または項目２もしくは３の装置。
（項目５４）
前記基板が円柱状である、項目５２の方法または装置。
（項目５５）
複数の前記平面基板が各々円柱状である、項目５３の方法または装置。
（項目５６）
撚り糸の巻き取りによって前記撚り糸を収集するステップをさらに含み、モータが撚糸および巻き取りを同時に実行するために利用される、項目１の方法または項目２もしくは３の装置。
（項目５７）
前記モータが撚糸および巻き取りを同時に実行するためにディスクおよび電磁石を使用する、項目５６の方法または装置。
（項目５８）
前記モータが単一の加変速モータであり、単一の加変速モータで中断無しに、撚糸の速度および巻き取りの速度を調整することによって巻き取りのレベルとは独立して撚糸のレベルを設定できる、項目５６の方法または装置。
（項目５９）
撚糸のレベルおよび撚り糸の製造速度が電子的なインターフェイスによって制御できる、項目１の方法または項目２もしくは３の装置。
（項目６０）
前記方法または装置により、製造される撚り糸に最小の張力がかけられ、小さい破断強度の撚り糸を製造できる、項目１の方法または項目２もしくは３の装置。
（項目６１）
マルチストランド糸を製造するために複数の撚り糸を製造し、複数の撚り糸を一緒に紡糸することをさらに含む、項目１の方法または項目２もしくは３の装置。
（項目６２）
連続的にマルチストランド糸を製造するために、複数の撚り糸を製造するために使用される装置が、さらに複数の撚り糸を一緒に重ね合わせるために利用される、項目６１の方法または装置。
（項目６３）
引き出しおよび撚糸が約−２０℃と約５００℃との間の温度で実行される、項目１の方法または項目２もしくは３の装置。（項目６４）
引き出しおよび撚糸が最大約５０℃の温度で実行される、項目１の方法または項目２もしくは３の装置。
（項目６５）
引き出しおよび撚糸の少なくとも１つが、
（ａ）撚り糸に沿って電流を流すことによるナノファイバーの抵抗加熱、
（ｂ）可視光線、紫外線、赤外線、無線周波数、マイクロ波周波数およびそれらの組み合わせからなるグループより選択される領域からの電磁波照射のナノファイバーによる吸収、および
（ｃ）それらの組み合わせ、
からなるグループより選択される加熱手段を使用した昇温状態で実行される、項目１の方法または項目２もしくは３の装置。
（項目６６）
予備的主要ナノファイバーアセンブリが基板に対して少なくともおよそ直交したナノファイバーの配向を有する、項目１の方法または項目２もしくは３の装置。
（項目６７）
前記基板がおよそ平面状である、項目６６の方法または装置。
（項目６８）
前記基板がおよそ円柱状である、項目６７の方法または装置。
（項目６９）
予備的主要アセンブリがナノファイバー・フォレストであり、前記ナノファイバー・フォレストは非平面状基板の上に支持され、そして前記非平面状基板上のナノファイバー・フォレストの占有領域に対する最小曲率半径はナノファイバー・フォレストの最大高さの少なくとも約１０倍である、項目１の方法または項目２もしくは３の装置。
（項目７０）
前記基板はローラーの上で加工されるのに十分な可撓性がある、項目６６の方法または装置。
（項目７１）
少なくともおよそ直交した配向はナノファイバー・フォレストによって与えられる、項目６６の方法または装置。
（項目７２）
前記ナノファイバーはカーボンナノチューブが優勢的である、項目１の方法または項目２もしくは３の装置。
（項目７３）
前記カーボンナノチューブは主に多層カーボンナノチューブである、項目７２の方法または装置。
（項目７４）
カーボンナノチューブ・フォレストにおいてカーボンナノチューブは少なくとも部分的に束で配列されており、個々のカーボンナノチューブは少なくとも時折１個より多くの束に含まれる、項目７２の方法または装置。
（項目７５）
カーボンナノチューブ・フォレストにおける束内の部分的配列および前記束の間の個々のナノチューブの移動がカーボンナノチューブ・フォレストの処理によって達成されるかまたは高められる、項目７４の方法または装置。
（項目７６）
前記処理がカーボンナノチューブ・フォレストの中への流体の浸潤およびその後のカーボンナノチューブ・フォレストからの前記流体の除去を含む、項目７５の方法または装置。（項目７７）
さらに糸強化剤を適用することを含み、
（ａ）前記糸強化剤が、摩擦助剤、電解質、結合剤、糸の熱伝導性を高める種、糸の電気伝導性を高める種、およびそれらの組み合わせからなるグループより選択される添加剤を含み、
（ｂ）前記糸強化剤が、予備的主要アセンブリ、主要アセンブリ、および撚り糸のうちの少なくとも１つに適用される、
項目１の方法または項目２もしくは３の方法または装置。
（項目７８）
前記糸強化剤が、ガス状態からの適用、液体状態からの適用、ガスプラズマによる方法、溶液からの電気化学的な方法、粒子浸潤による方法、ファイバー浸潤による方法、およびそれらの組み合わせからなるグループより選択される方法で適用される、項目７７の方法または装置。
（項目７９）
前記糸強化剤が撚り糸の製造後に適用される、項目７７の方法または装置。
（項目８０）
前記糸強化剤がポリマーを含む、項目７７の方法または装置。
（項目８１）
前記ポリマーがポリビニルアルコール、ポリビニルアルコールコポリマー、およびそれらの組み合わせからなるグループより選択される、項目８０の方法または装置。
（項目８２）
前記撚り糸が張力歪みを受けている間に前記糸強化剤が適用される、項目７７の方法または装置。
（項目８３）
前記引っ張り歪みは、前記糸強化剤が適用されていない撚り糸の破断歪みの少なくとも約１０％である、項目８２の方法または装置。
（項目８４）
前記ナノファイバーの予備的主要アセンブリは、適用された摩擦改良剤、紡糸に有用な結合剤、撚りの保持に役立つ結合剤、およびそれらの組み合わせからなるグループより選択される薬剤を含む、項目１の方法または項目２もしくは３の装置。
（項目８５）
前記主要アセンブリおよび撚り糸が以下の中の少なくとも１つ：
（ａ）実質的に異なる寸法を有するナノファイバー；
（ｂ）寸法的な均質性の度合いを変更できる非ナノサイズ直径のファイバー；
（ｃ）様々な表面処理を有するナノファイバー；および
（ｄ）有効的な連続的長さを有するナノファイバーを含む、項目１の方法または項目２もしくは３の装置。
（項目８６）
予備的主要アセンブリにおけるナノチューブが疎水性材料でコーティングされる、項目１の方法または項目２もしくは３の装置。
（項目８７）
前記疎水性材料がフルオロカーボンポリマーを含む、項目８６の方法または装置。
（項目８８）
表面処理が実行されそして前記表面処理が気相反応によって実行される、項目１の方法または項目２もしくは３の装置。
（項目８９）
撚り糸を製造するために引き出しおよび撚糸が同時に実行される、項目１の方法または項目２もしくは３の装置。
（項目９０）
撚糸がナノファイバーリボン楔を撚り糸に変換する、項目１の方法または項目２もしくは３の装置。
（項目９１）
ナノファイバーリボン楔からおよそ円形の断面を有した部分的に撚糸された糸への実質的に完全な変換が、予備的主要アセンブリの約５ｃｍ以内で起こる、項目９０の方法または装置。
（項目９２）
ナノファイバーリボン楔からおよそ円形の断面を有する部分的に撚糸された糸への実質的に完全な変換が、予備的主要アセンブリの約５ｍｍ以内で起こる、項目９０の方法または装置。
（項目９３）
前記ナノファイバーリボン楔がナノファイバー・フォレストから引き出される、項目９０の方法または装置。
（項目９４）
ナノファイバーリボン楔からおよそ円形の断面を有した部分的に撚糸された糸への実質的に完全な変換が、ナノファイバー・フォレストの幅の最大約１０倍であるナノファイバー・フォレストからの距離以内において起こる、項目９３の方法または装置。
（項目９５）
ナノファイバーリボン楔からおよそ円形の断面を有する部分的に撚糸された糸への実質的に完全な変換が、およそナノファイバー・フォレストの幅の最大約３倍であるナノファイバー・フォレストからの距離以内において起こる、項目９３の方法または装置。
（項目９６）
（ａ）ナノファイバーリボン楔は、楔端部、楔頂点、第一側部翼および第二側部翼を有し；そして
（ｂ）糸コアの形成が、楔端部から楔頂点までの距離の約１／４〜約３／４でありかつ第一側部翼および第二側部翼の間の側方距離の約１／４〜約３／４の間で出現する、
項目９３の方法または装置。
（項目９７）
主要アセンブリは、少なくとも１ｍｍ幅を有する実質的に長方形のナノファイバーリボンである整列したナノファイバー配列を含む、項目１の方法または項目２もしくは３の装置。
（項目９８）
前記ナノファイバーが、単層ナノチューブ、２層ナノチューブ、多層ナノチューブ、スクロールナノチューブ、コイル状ナノチューブ、機能化ナノチューブ、卷縮ナノチューブ、およびそれらの組み合わせからなるグループより選択される、項目１の方法または項目２もしくは３の装置。
（項目９９）
（ａ）撚り糸をナノファイバー成長のための触媒で浸潤すること、
（ｂ）化学蒸着を使用して撚り糸内部でナノファイバーを成長させること、をさらに含む、項目１の方法または項目２もしくは３の装置。
（項目１００）
前記撚り糸がカーボンナノチューブを含み、化学蒸着によって成長したナノファイバーがカーボンナノチューブを含む、項目９９の方法または装置。
（項目１０１）
前記ナノファイバーが重量ベースで主としてカーボンナノチューブを含む、項目９９の方法または装置。
（項目１０２）
ナノファイバーが、重量ベースで主として金属のように導電性のカーボンナノチューブ含む、項目９９の方法または装置。
（項目１０３）
前記ナノファイバーが少なくとも部分的に材料で充填された内部を有するカーボンナノチューブを含む、項目１の方法または項目２もしくは３の装置。
（項目１０４）
前記ナノファイバーが、イモゴライトナノファイバー、カーボンナノチューブ、ドープされたカーボンナノチューブ、ＳｉＣナノファイバー、ＭｇＢ２ナノファイバー、カーボンドープされたＭｇＢ２ナノファイバー、Ｂｉナノファイバー、ＩＩＩ−Ｖ族元素の２元のナノファイバー、Ｓｉナノファイバー、ＺｎＯナノファイバー、セレンナノファイバー、フッ素化ナノファイバー、ＭｏとＳとＩとの化合物のナノファイバー、およびそれらの組み合わせからなるグループより選択される、項目１の方法または項目２もしくは３の装置。
（項目１０５）
予備的主要アセンブリは化学蒸着で製造された多層カーボンナノチューブを主として含む、項目１の方法または項目２もしくは３の装置。
（項目１０６）
前記引き出しが約９０°と約６０°の間の引き出し角度においてであり、引き出し角度は引き出し方向とフォレスト中のナノファイバーの方向の間の角度である、項目１の方法または項目２もしくは３の装置。
（項目１０７）
前記引き出しが約０°と約５０°の間の引き出し角度においてであり、引き出し角度は引き出し方向とフォレスト中のナノファイバーの方向の間の角度である、項目１の方法または項目２もしくは３の装置。
（項目１０８）
前記予備的主要アセンブリは、ナノファイバー・フォレストを含み、前記ナノファイバー・フォレストは、フォレスト用の成長した基板から剥ぎ取られ、前記成長基板に付着されずに撚り糸に製造される、項目１の方法または項目２もしくは３の装置。
（項目１０９）
１個より多くのナノファイバー・フォレストが、ナノファイバー・フォレスト用の成長した基板から剥ぎ取られ、撚り糸が製造されるナノファイバー・フォレスト層の配列をもたらすために互いを積み重ねられる、項目１または項目８の方法または装置。
（項目１１０）
ナノファイバーの端部領域付近のナノファイバー端部を誘導体化することをさらに含む、項目１の方法または項目２もしくは３の装置。
（項目１１１）
ナノファイバーの端部を誘導体化することにより、隣接するナノファイバー・フォレスト中のナノファイバーを少なくともおよそ端末相互間で結合できるようにする、項目１１０の方法または装置。
（項目１１２）
（ａ）積み重ねたナノファイバー・フォレスト層の配列の間の界面に結合補助手段を形成すること、および、
（ｂ）  結合補助手段の流動性を与える局部的温度で積み重ねたナノファイバー・フォレスト層の配列から引き出すことをさらに含む、項目１０９の方法または装置。
（項目１１３）
前記ナノファイバーが、基板の上に炉の成長領域の中でフォレストとして合成され、前記基板が、炉の成長領域からフォレスト中のナノファイバーが引き出しおよび撚糸される領域に連続的に移動する、項目１の方法または項目２もしくは３の装置。
（項目１１４）
前記基板が、ベルト、ベルトに付設した基板、ドラム、ドラムに付設した基板、およびそれらの組み合わせからなるグループより選択される、項目１１３の方法または装置。
（項目１１５）
前記基板が少なくとも約５０センチメートルの外径を有する実質的に円柱状のドラムである、項目１１４の方法または装置。
（項目１１６）
前記予備的主要アセンブリまたは前記主要アセンブリがパターン化されたナノファイバーアセンブリを含む、項目１の方法または装置。（項目１１７）
前記パターン化されたナノファイバーのアセンブリが撚り糸の直径を決定するために使用される、項目１１６の方法または装置。
（項目１１８）
前記パターン化されたナノファイバーのアセンブリが少なくともカーボンナノファイバー・フォレストのうちの少なくとも１つを含む、項目１１６の方法または装置。
（項目１１９）
前記パターン化アセンブリはナノファイバー・フォレストを含み、かつ前記パターン化されたナノファイバーアセンブリは、ナノファイバー・フォレスト成長のために使用される基板上へのパターン化された触媒の堆積、ナノファイバー・フォレストにパターンをカットすること、およびそれらの組み合わせからなるグループより選択される方法によって提供される、項目１１６の方法または装置。
（項目１２０）
ナノファイバーの前記パターン化アセンブリは、ナノファイバー・フォレストの隣接する細長片が平行であり、かつ実質的にナノファイバーがないこと、異なるタイプのナノファイバー、異なる高さのナノファイバー、コーティングの存在またはコーティングのタイプのどちらかで異なっているナノファイバー、異なる化学的処理のナノファイバー、およびそれらの組み合わせからなるグループより選択される特徴によって規定される領域で分離されているアセンブリである、項目１１６の方法または装置。
（項目１２１）
ナノファイバーの前記パターン化アセンブリは、移動する基板の上にあり、かつパターン化されたアセンブリのパターニングが基板の動きの方向に沿って配向される平行なナノファイバー細長片を提供する、項目１１６の方法または装置。
（項目１２２）
前記平行なナノファイバー細長片は、前記平行なナノファイバー細長片の長さに沿って少なくとも部分的にパターン化される、項目１２１の方法または装置。
（項目１２３）
前記平行なナノファイバー細長片は、片撚り糸である前記撚り糸を別々に製造するために使用される、項目１２１の方法または装置。
（項目１２４）
前記撚り糸は、異なる長さ、異なる化学的組成、異なるコーティング、およびそれらの組み合わせからなるグループより選択される特徴を有するナノファイバーを含み、かつ前記撚り糸は主要アセンブリ、予備的主要アセンブリ、およびそれらの組み合わせからなるグループより選択される同一アセンブリから引き出しおよび撚糸される、項目１の方法または項目２もしくは３の装置。
（項目１２５）
前記アセンブリは少なくとも１個のナノファイバー・フォレストを含む、項目１２４の方法または装置。
（項目１２６）
異なる特徴を有するナノファイバーは前記アセンブリの異なる領域から引き出され、かつ前記異なる特徴は異なるタイプ、異なる表面処理、およびそれらの組み合わせからなるグループより選択される、項目１２５の方法または装置。
（項目１２７）
前記主要アセンブリが、
（ａ）主として一方向に配向される前記ナノファイバーを含むシートを製作すること、および
（ｂ）前記シートから前記ナノファイバーを引き出すこと
によって得られる、項目１の方法または項目２もしくは３の装置。
（項目１２８）
前記主要アセンブリ中の前記ナノファイバーは配向場を流体のナノファイバー分散物に適用することによって主として一方向に配向され、かつ前記配向場は磁場、電場、せん断流れの場、およびそれらの組み合わせからなるグループより選択される、項目１の方法または項目２もしくは３の装置。
（項目１２９）
前記流体は前記配向の後に実質的に取り除かれる、項目１２８の方法または装置。
（項目１３０）
糸強化剤が適用され、かつ前記糸強化剤が、撚り糸の電気伝導性を、前記糸強化剤を適用しなかった撚り糸の電気伝導性より高く増加させる効果を有する、項目１の方法または項目２もしくは３の装置。
（項目１３１）
前記撚り糸の電気伝導性は、撚り糸に電気伝導性材料を取り込むことにより増加され、かつ前記電気伝導性材料は導電性ポリマー、金属、合金、およびそれらの組み合わせからなるグループより選択される、項目１の方法または項目２もしくは３の装置。
（項目１３２）
前記電気伝導性材料は導電性ポリマーを含み、かつ前記導電性ポリマーは撚り糸と電気化学的に重合されるドーピング可能な有機ポリマーを含む、項目１３１の方法または装置。（項目１３３）
前記製造された撚り糸の生産後の化学反応をさらに含む、項目１の方法または項目２もしくは３の装置。
（項目１３４）
前記撚り糸を織物に組み入れることをさらに含む、項目１の方法または項目２もしくは３の装置。
（項目１３５）
前記撚り糸の織物への組み入れが製織方法を含む、項目１３４の方法または装置。
（項目１３６）
（ａ）前記撚り糸は外側表面および内部を有し、
（ｂ）前記生産後の化学反応は主として撚り糸の前記外側表面上で起こり、そして
（ｃ）撚り糸の内部のナノファイバーは主として電気伝導性ナノファイバーである、項目１３３の方法または装置。
（項目１３７）
前記生産後の化学反応は電子ビーム、イオンビーム、マイクロ波、無線周波、およびそれらの組み合わせからなるグループより選択される照射によって促進される反応を含む、項目１３３の方法または装置。
（項目１３８）
前記照射は、前記生産後の化学反応を促進する化学剤の存在下で行われる、項目１３７の方法または装置。
（項目１３９）
前記撚り糸中のナノファイバーは、重量ベースで主としてカーボンナノチューブである、項目１３４の方法または装置。
（項目１４０）
前記ナノファイバーは、重量ベースで主として多層カーボンナノチューブである、項目１３４の方法または装置。
（項目１４１）
前記多層カーボンナノチューブは最大約１００ｎｍの直径を主として有する、項目１４０の方法または装置。
（項目１４２）
前記ナノファイバーが中空ナノファイバーを含む、項目１の方法または項目２もしくは３の装置。
（項目１４３）
前記中空ナノファイバーは薬剤で少なくとも部分的に充填される、項目１４２の方法または装置。
（項目１４４）
前記主要アセンブリが、
（ａ）揮発性成分を含む液体を吸収すること、および
（ｂ）その後液体中の揮発成分を蒸発させること
によって高密度化される、項目１の方法または項目２もしくは３の装置。
（項目１４５）
（ａ）前記主要アセンブリが、カッティングにより、またはさもなければナノファイバーシートをリボン形状に形成することにより得られた、配向されたナノファイバーリボンであり、
（ｂ）前記ナノファイバーは主としてシートの面内の一方向に主に整列され、そして
（ｃ）前記リボン長さは整列の方向に沿っている、項目１の方法または項目２もしくは３の装置。
（項目１４６）
（ａ）主要アセンブリが配向されたナノファイバーリボンであり、そして
（ｂ）前記ナノファイバーリボンのリボン厚さとリボン幅の積が、撚り糸におけるナノファイバーの少なくとも約２０重量％に対する平均ナノファイバー長さの二乗の最大約１％である、項目１４５の方法または装置。
（項目１４７）
前記積が、撚り糸におけるナノファイバーの少なくとも約５０重量％に対する平均ナノファイバー長さの二乗の最大約０．５％である、項目１４６の方法または装置。
（項目１４８）
（ａ）予備的主要アセンブリは、ナノファイバーが主としてリボンの面内でかつリボンの方向に対して直交して配向されるナノファイバーリボンを含み、そして
（ｂ）ナノファイバーが、撚糸前または撚糸の間のどちらかで主要アセンブリを形成するためにナノファイバーリボンの端部から引き出される、
項目１の方法または項目２もしくは３の装置。
（項目１４９）
（ａ）予備的主要アセンブリは、ナノファイバーがナノファイバーシートに対して主として垂直に配向されるナノファイバーシートまたはリボンを含み、そして
（ｂ）ナノファイバーが、撚糸された主要アセンブリを形成するためにナノファイバーシートまたはリボンの側部から引き出される、
項目１の方法または項目２もしくは３の装置。
（項目１５０）
（ａ）ナノファイバー配列の内部である程度のファイバー相互間の結合性を有する実質的に平行なナノファイバー配列を与えるようにナノファイバーを配置するステップ、および（ｂ）リボンまたはシートを実質的に撚糸しないで、幅が少なくとも約１ｍｍであるリボンまたはシートとして、ナノファイバー配列から前記ナノファイバーを引き出すステップ、を含むナノファイバーリボンまたはシートを製造する方法。
（項目１５１）
ナノファイバーリボンまたはシートを製造するための装置であって、
（ａ）ナノファイバー配列の内部である程度のファイバー相互間の結合性を有する実質的に平行なナノファイバー配列を与えるようにナノファイバーを配置するステップと、
（ｂ）リボンまたはシートを実質的に撚糸しないで、幅が少なくとも約１ｍｍであるリボンまたはシートとして、ナノファイバー配列から前記ナノファイバーを引き出すステップとを含む方法を実行するよう作動可能である装置。
（項目１５２）
（ａ）ナノファイバー配列の内部である程度のファイバー相互間の結合性を有する実質的に平行なナノファイバー配列、および
（ｂ）引き出し機構であって、リボンまたはシートを実質的に撚糸しないで、幅が少なくとも約１ｍｍであるリボンまたはシートとして、ナノファイバー配列からナノファイバーを引き出す作動可能である引き出し機構を含む、ナノファイバーリボンまたはシートを製造するための装置。
（項目１５３）
基板上に前記リボンまたはシートを堆積させることをさらに含む、項目１５０の方法または項目１５１もしくは１５２の装置。
（項目１５４）
（ａ）前記ナノファイバーの重要な構成要素が約５００ｎｍ未満の最大厚さを有し、
（ｂ）前記ナノファイバーが少なくとも約１００の長さ対厚さの最小比を有し、そして
（ｃ）リボンまたはシートの厚さに対するナノファイバー長さの最小比が約５よりも大きい、項目１５０の方法または項目１５１もしくは１５２の装置。
（項目１５５）
前記リボンまたはシートが少なくとも約１メートルの連続した長さを有する、項目１５０の方法または項目１５１もしくは１５２の装置。
（項目１５６）
前記リボンまたはシートが少なくとも約４センチメートルの幅である、項目１５０の方法または項目１５１もしくは１５２の装置。
（項目１５７）
前記リボンまたはシートの基板上への堆積が巻き付けを含む、項目１５３の方法または装置。
（項目１５８）
前記基板が紡錘を含む、項目１５３の方法または装置。
（項目１５９）
前記ナノファイバーの引き出しがナノファイバーリボンを製造し、そしてナノファイバーリボンがナノファイバーシートを形成するよう積層される、項目１５０の方法または項目１５１もしくは１５２の装置。
（項目１６０）
前記積層は、化学的結合剤、電子ビーム、熱処理、イオンビーム、無線周波照射、マイクロ波照射、およびそれらの組み合わせからなるグループより選択される積層手段を含む、項目１５９の方法または装置。
（項目１６１）
前記積層は有機ポリマーを使用することを含む、項目１５９の方法または装置。
（項目１６２）
前記ナノファイバー配列はナノファイバー・フォレストである、項目１５０の方法または項目１５１もしくは１５２の装置。
（項目１６３）
前記ナノファイバー・フォレストがカーボンナノチューブを含む、項目１６２の方法または装置。
（項目１６４）
前記カーボンナノチューブが多層カーボンナノチューブを含む、項目１６３の方法または装置。
（項目１６５）
前記ナノファイバーが、ナノチューブのフォレストとして、炉の成長領域において基板上で合成され、前記基板が、炉の成長領域から、フォレスト中のナノファイバーがリボン、シート、およびそれらの組み合わせからなるグループより選択される形態に引き出される領域に連続的に移動する、項目１６２の方法または装置。
（項目１６６）
前記ナノファイバー配列がパターン化されたナノファイバーのアセンブリである、項目１５０の方法または項目１５１もしくは１５２の装置。
（項目１６７）ナノファイバーリボンは製造されそしてナノファイバーのパターン化アセンブリはナノファイバーリボンの幅を決定するために使用される、項目１６６の方法または装置。
（項目１６８）
前記パターン化されたナノファイバーアセンブリは、ナノファイバー・フォレスト成長のために使用される基板上へのパターン化された触媒の堆積、ナノファイバーの配列にパターンをカットすること、およびそれらの組み合わせからなるグループより選択される技術によって提供される、項目１６６の方法または装置。
（項目１６９）
ナノファイバーの前記パターン化アセンブリは、ナノファイバー・フォレストの隣接する細長片が平行であり、かつ実質的にナノファイバーがないこと、異なるタイプのナノファイバー、異なる高さのナノファイバー、コーティングの存在またはコーティングのタイプのいずれかが異なっているナノファイバー、異なる化学的処理のナノファイバー、およびそれらの組み合わせからなるグループより選択される特徴によって規定される領域で分離されているアセンブリである、項目１６６の方法または装置。
（項目１７０）
ナノファイバー単糸の１平方ミクロンの断面積中に少なくとも約１万のナノファイバーを含むナノファイバーの単糸であって、
（ａ）前記ナノファイバー単糸は少なくとも約１メートルの長さであり、
（ｂ）前記ナノファイバー単糸は約１０ミクロンより少ない直径を有し、そして
（ｃ）前記ナノファイバー単糸は、未重ね合わせ、重ね合わせ、およびそれらの組み合わせからなるグループより選択される形態である、
ナノファイバー単糸。
（項目１７１）
少なくとも約１０万のナノファイバーがナノファイバー単糸の１平方ミクロン断面積を通過する、項目１７０のナノファイバー単糸。
（項目１７２）
最大約５ミクロンの直径を有する、項目１７０のナノファイバー単糸。
（項目１７３）
最大約２ミクロンの直径を有する、項目１７０のナノファイバー単糸。
（項目１７４）
前記ナノファイバー単糸が電気伝導性である、項目１７０のナノファイバー単糸。
（項目１７５）
前記ナノファイバー単糸が少なくとも約１０Ｊ／ｇの靭性を有する、項目１７１のナノファイバー単糸。
（項目１７６）
前記ナノファイバー単糸がナノファイバーの片撚り糸である、項目１７５のナノファイバー単糸。
（項目１７７）
前記ナノファイバー単糸が実質的にいかなるポリマーも含まない、項目１７０のナノファイバー単糸。
（項目１７８）
前記ナノファイバー単糸が周期的な一連のノットを有するか、またはノットを有さない、項目１７０のナノファイバー単糸。
（項目１７９）
前記ナノファイバー単糸が長さに沿って周期的にパターン化されている、項目１７０のナノファイバー単糸。
（項目１８０）
前記ナノファイバー単糸がナノファイバーの撚り、糸の直径、ナノファイバーの組成、および糸の構造、ナノファイバーを上塗りした物質、およびそれらの組み合わせからなるグループより選択される特性の周期的変化によって少なくとも部分的に周期的にパターン化される、項目１７９のナノファイバー単糸。
（項目１８１）
前記ナノファイバー単糸が異なる糸区分に対して電気伝導性の周期的変更を与えるために糸の長さ方向に沿って周期的にパターン化される、項目１７９のナノファイバー単糸。
（項目１８２）
前記ナノファイバー単糸が糸の吸収性能力の周期的変更を達成するために使用できる糸の空孔率の周期的変化をもたらすよう糸の長さ方向に沿って周期的にパターン化される、項目１７９のナノファイバー単糸。
（項目１８３）
前記ナノファイバー単糸が実質的にナノファイバー単糸の全長に沿って撚糸される、項目１７０のナノファイバー単糸。
（項目１８４）
ナノファイバー単糸が実質的に未撚糸であり、ファイバー相互間の結合をもたらす薬剤で浸潤される、項目１７０のナノファイバー単糸。
（項目１８５）
前記薬剤が有機ポリマーを含む、項目１８４のナノファイバー単糸。
（項目１８６）
前記ナノファイバー単糸の引っ張り強度が、前記ナノファイバー単糸における一つ結びの結果、平均で最大約２０％減少する、項目１３５のナノファイバー単糸。
（項目１８７）
項目１の方法で製造された撚り糸。
（項目１８８）
項目１７５のナノファイバー単糸を含む防護性衣料。
（項目１８９）
バクテリアに対する低透過性、高無線波吸収、高マイクロ波吸収、高熱伝導性、高静電気放電能力、機械的侵入を妨げる高い性能、およびそれらの組み合わせからなるグループより選択される特性の結果として防護性をもたらす項目１７５のナノファイバー単糸を含む防護性織物。
（項目１９０）
空気の流れに対して高度な抵抗をもたらすようにナノファイバー単糸が高密度に織物に製織される、項目１８９の防護性織物。
（項目１９１）
空気流れに対する抵抗が帆布織物の空気流れに対する抵抗と同様である、項目１９０の防護性織物。
（項目１９２）
項目１７４の電気伝導性のナノファイバー単糸が、アンテナ、センサー、強誘電元素を含む音響アレイのパーツとして織物中に組み込まれている、織物。
（項目１９３）
対向する表面を接触させる圧力の付与により織物の対向する表面の間で相互接続を形成するために少なくとも部分的に組み込まれる項目１７０のナノファイバー単糸を含む織物。（項目１９４）
ナノファイバー単糸が、対向表面を互いに接触させて保持するフックとして働く対向表面の要素と相互作用するループ形状である、項目１９３の織物。
（項目１９５）
前記ループおよびフックが、良好な電気伝導性、良好な熱伝導性、およびそれらの組み合わせからなるグループより選択される特性で特徴付けられる、項目１９４の織物。
（項目１９６）
電気伝導性のナノファイバー単糸が、化学的センサーおよび機械的センサーからなるグループより選択されるセンサーとして織物の中に組み込まれる、項目１９２の織物。
（項目１９７）前記センサーが化学的センサーであり、化学的センサーの応答が、糸の電気伝導性、熱電力、電気化学的静電容量、およびこれらの組み合わせからなるグループより選択される特性の変化によってもたらされる、項目１９６の織物。
（項目１９８）
（ａ）電気伝導性のナノファイバー単糸が強誘電元素を含む音響アレイのパーツとして織物に組み込まれ、
（ｂ）前記強誘電元素が少なくとも部分的に電気伝導性のナノファイバー単糸をコーティングし、隣接する電気伝導性の糸およびファイバーを分離し、そして
（ｃ）前記強誘電元素の少なくとも一部分が単糸の方向に対して、または単糸が重ね合わされた場合は重ね合わされた糸の方向に対して、少なくともおよそ直角に少なくとも部分的に電気的にポーリング処理される、項目１９２の織物。
（項目１９９）
前記ポーリングの方向は、織物の局部的平面に対して少なくともおよそ直交する、項目１９８の織物。
（項目２００）
少なくとも２つの電気伝導性のワイヤを組み込んだ織物であって、各々の電気伝導性のワイヤが項目１７４のナノファイバー単糸を含む織物。
（項目２０１）
（ａ）電気伝導性ナノファイバー単糸の少なくともかなりの部分が絶縁性表面コーティングを有さず、
（ｂ）織物が電気伝導性のナノファイバー単糸の少なくとも５倍の直径を有する電気絶縁性の糸をさらに含み、
（ｃ）前記絶縁性糸は電気伝導性ナノファイバー単糸の間における接触を妨げる、項目２００の織物。
（項目２０２）
項目１７０のナノチューブファイバー単糸を含むデバイスであって、電子的スイッチ、電気的変圧器、電磁石、およびそれらの組み合わせからなるグループより選択されるデバイス。
（項目２０３）
項目１７０のナノチューブファイバー単糸を含み、電子的スイッチ、電気的変圧器、電磁石、およびそれらの組み合わせからなるグループより選択されるデバイスを含む織物。
（項目２０４）
ポリマー、金属、およびそれらの組み合わせからなるグループより選択される材料と組み合わせて複合ファイバーを形成する項目１７０のナノファイバー単糸を含む、複合材。
（項目２０５）
ナノファイバー単糸が織物の中に組み入れられる、項目１７０のナノファイバー単糸を含む織物。
（項目２０６）
ナノファイバー単糸が製品において使用されるよう構成され、前記製品は、電気化学的デバイス、組織増殖のための足場、電気ヒータ、可視光および赤外光領域の白熱ランプ光源、電子電界放出源、電子熱放出源、電子織物の構成要素、サーモクロミック要素、燃料電池、およびそれらの組み合わせからなるグループより選択される、項目１７０のナノファイバー単糸を含む製品。
（項目２０７）
前記ナノファイバー単糸がカーボンナノチューブを含む、項目２０６の製品。
（項目２０８）
前記ナノファイバー単糸が組織増殖用足場として使用される、項目１７０のナノファイバー単糸を含む組織増殖用足場。
（項目２０９）
前記足場が機能性ニューロンの増殖をもたらす、項目２０８の足場。（項目２１０）
前記足場がニューロンに接続する、項目２０８の足場。
（項目２１１）
前記ナノファイバー単糸は、前記ナノファイバー単糸内に含有される薬剤の取り込みの結果、最初に高度な剛性を有し、組織増殖の間に起こる生物学プロセスの間少なくとも部分的に除去される、項目２０８の足場。
（項目２１２）
前記ナノファイバー単糸がサーモクロミック材料システムに使用される、項目１７０のナノファイバー単糸を含むサーモクロミック材料システム。
（項目２１３）
前記サーモクロミック材料は、サーモクロミック液晶、サーモクロミックポリマー、およびそれらの組み合わせからなるグループより選択される材料を含む、項目２１２のサーモクロミック材料システム。
（項目２１４）
項目１７０のナノファイバー単糸を含む電気化学的デバイスであって、電気化学的デバイスは透明性、吸収性、反射性、およびそれらの組み合わせからなるグループより選択される特性においてスイッチ切り替え可能な変化を提供する、電気化学的デバイス。
（項目２１５）
特性におけるスイッチ切り替え可能な変化は波長における変化を含む、項目２１４の電気化学的デバイス。
（項目２１６）
特性におけるスイッチ切り替え可能な変化は、ナノファイバー単糸内部の電気化学的に誘起される変化に少なくとも部分的に起因している、項目２１４の電気化学的デバイス。
（項目２１７）
電界放出源が、フラットパネルディスプレイ、ランプ、サージ保護を与えるガス放電管、ｘ線発生器、マイクロ波発生器、およびそれらの組み合わせからなるグループより選択されるデバイスのパーツである、項目１７０のナノファイバー単糸を含む電界放出源。
（項目２１８）
光放出を与えるための蛍光体をさらに含む、項目２１７の電界放出源。
（項目２１９）
電界放出源は、最大約１０ミクロン直径のナノファイバー単糸の先端からの電子放出を使用する、項目２１７の電界放出源。
（項目２２０）
前記ナノファイバー単糸は電界放出源デバイス中で軸方向に構成され、前記電界放出源デバイスは円柱状形状である、項目１７０のナノファイバー単糸を含む電界放出源デバイス。
（項目２２１）
撚り糸がカーボンナノチューブを含む、項目１の撚り糸を組み込んだ電界放出デバイス。（項目２２２）
前記ナノファイバー単糸は電界放出源の中に組み込まれ、そこでは電界放出は主としてナノファイバー単糸の側面から起こる、項目１７０のナノファイバー単糸を含む電界放出源。
（項目２２３）
項目２１７の電界放出源であって、前記電界放出源は、電界放出の増強をもたらすために、ナノファイバー単糸の表面から延びるナノチューブファイバーを供給するためにナノファイバー単糸を処理することを含む方法によって製造される、電界放出源。
（項目２２４）
項目２２３の電界放出源であって、前記処理はプラズマ処理、機械的磨耗、超音波処理、熱アニール、酸化性環境内での化学的処理、およびそれらの組み合わせからなるグループより選択される方法を含む電界放出源。（項目２２５）
電気伝導性のナノファイバーを含む項目１５０の方法により製造された透明な導電体であって、基板上の電極として適用される透明な導電体。
（項目２２６）
項目２２５の透明導電体を含むデバイスであって、
（ａ）前記デバイスは、液晶ディスプレイ、発光ディスプレイ、太陽電池、スイッチ切り替え可能な透明ウインドウ、レーザー、光変調器、電界放出デバイス、電子スイッチ、光学的偏光子、およびそれらの組み合わせからなるグループより選択され、そして
（ｂ）前記透明導電体は、電極、偏光性光学要素、およびそれらの組み合わせからなるグループより選択される構成要素として機能する透明導電体である、デバイス。
（項目２２７）
項目１７０のナノファイバー単糸を含む電気化学的デバイスであって、
（ａ）前記電気化学的デバイスは、バッテリ、超コンデンサ、電気的エネルギーを機械的エネルギーに変換するための電子機械的アクチュエータ、機械的エネルギーを電気的エネルギーに変換するための電子機械アクチェータ、燃料電池、およびそれらの組み合わせからなるグループより選択され、
（ｂ）前記デバイスはデバイス電極としてナノファイバー単糸を利用し、そして
（ｃ）電解質がナノファイバー単糸の電極の中に存在し対向電極にイオン的導電性経路を与える、電気化学的デバイス。
（項目２２８）
ナノファイバー単糸は電解質を充填したカーボンナノファイバーの片撚り糸を含む、項目２２７の電気化学的デバイス。
（項目２２９）
別の電解質充填カーボンナノチューブの撚り糸を含む第二のデバイス電極をさらに含む項目２２８の電気化学的デバイスであって、両方の電解質充填のカーボンナノチューブ撚り糸は共に重ね合わされる、電気化学的デバイス。
（項目２３０）
項目１７４のナノファイバー単糸を含む電気伝導性ワイヤ。
（項目２３１）
いずれかの温度で超電導性である、項目２３０の電気伝導性のワイヤ。
（項目２３２）
項目２３１の電気伝導性のワイヤであって、前記電気伝導性ワイヤはＭｇＢ２、Ｎｂ３Ｓｎ、または  ＭｏＳ９−ｘＩｘからなるグループより選択される材料のナノファイバーを含み、ここでＸは約４．５と約６の間である、電気伝導性のワイヤ。
（項目２３３）
項目２３１の電気伝導性のワイヤであって、糸表面を絶縁され、電気伝導性ナノファイバー単糸を含み、糸表面の絶縁は、糸表面のナノファイバーの化学的変換、絶縁性ポリマーのコーティング、糸表面上にねじられた絶縁性ナノファイバーのシース、およびそれらの組み合わせの存在からなるグループより選択される条件に起因する伝導性ワイヤ。
（項目２３４）
項目２３１の電気伝導性のワイヤであって、電気伝導性のナノファイバー単糸中にナノ粒子を含み、前記ナノ粒子はＰｔおよびその合金からなるグループより選択される、電気伝導性のワイヤ。
（項目２３５）
項目２３１の電気伝導性のワイヤであって、電気伝導性のナノファイバー単糸中に電解質を含む、電気伝導性ワイヤ。
（項目２３６）
項目１７４の電気伝導性ナノファイバー糸を含む燃料電池であって、電気伝導性のナノファイバー糸は燃料電池の電極を形成し、前記電気伝導性のナノファイバー単糸は触媒および電解質を含む、燃料電池。（項目２３７）
項目１７０のナノファイバー単糸を利用するマイクロ流体回路デバイス。
（項目２３８）
３次元構造である、項目２３７のマイクロ流体回路デバイス。
（項目２３９）
異なるナノファイバー単糸間に流体を輸送するためノットを使用する、項目２３７のマイクロ流体回路デバイス。
（項目２４０）
項目２３７のマイクロ流体回路デバイスであって、前記ナノファイバー単糸はナノファイバーの片撚り糸である、マイクロ流体回路デバイス。
（項目２４１）
項目２３７のマイクロ流体回路デバイスを含む織物。
（項目２４２）
項目１５０の方法によって製造されたナノファイバー製品。
（項目２４３）
重ね合わせられた撚り糸を製造するためさらに重ね合わせられている、項目１７０のナノファイバー単糸。
（項目２４４）
項目１７４のナノファイバー単糸であって、前記ナノファイバー単糸が材料を吸収しており、そして電気、マイクロ波、無線周波、可視光、赤外光、およびそれらの組み合わせからなるグループより選択される照射吸収を使用することによる前記電気導電性糸の加熱の少なくとも部分的結果として、少なくとも前記材料を部分的に放出している、ナノファイバー単糸。
（項目２４５）
機械的強化を提供しマイクロ流動機能および自己修復機能の増強をもたらす項目１７０によるナノファイバー単糸を含む、マイクロ流体の自己修復性構造体。
（項目２４６）
ナノファイバー単糸が撚糸され、ナノファイバー単糸は白熱電気光源の白熱要素を含む、項目１７０のナノファイバー単糸を含む白熱電気光源。
（項目２４７）
ナノファイバー単糸が重ね合わされている、項目２４６の白熱電気光源。
（項目２４８）
撚り糸は電気伝導性であり、そして白熱電気光源の白熱要素を含む、項目１の方法で製造された撚り糸を含む、白熱電気光源。
（項目２４９）
項目１の方法で製造された撚り糸を含む製品であって、
（ａ）前記製品は電気化学的デバイス、組織増殖足場、電気ヒータ、白熱光源、電界放出源、電子熱放射源、サーモクロミック要素、燃料電池、およびそれらの組み合わせからなるグループより選択され、
（ｂ）撚り糸は電気伝導性である、製品。
（項目２５０）
織物の局部的平面に対して少なくともおよそ垂直である電界を印加して、項目１９９による織物をポーリング処理する方法。
（項目２５１）
項目１７０のナノファイバー単糸を含む糸アセンブリの中に電子チップを組み入れる方法であって、
（ａ）流動性媒体の中にフリーの電子チップを分散させるステップと、
（ｂ）電子チップに対するドッキングサイトを与えるために、ナノファイバー単糸を含む糸アセンブリを構造化するステップと、
（ｃ）電子チップがドッキングサイトの中で選択的に自己組織化されるように糸アセンブリの上から電子チップを含む流動性媒体を流すステップとを含む方法。
（項目２５２）
項目１７０のナノファイバー単糸をナノファイバー単糸の長さに沿ってパターニングする方法であって、光重合；電子ビームにより誘起されるポリマーの反応；圧力により誘起される物質移動；材料を堆積、除去、変形させるための液体処理、気相処理、およびプラズマ処理；ならびにそれらの組み合わせからなるグループより選択されるパターニング技術を含む方法。
（項目２５３）
項目１７０のナノファイバー単糸をナノファイバー単糸の長さに沿ってパターニングする方法であって、その方法はナノファイバー単糸が製造されるナノファイバー配列の周期的パターニングの使用を含む、方法。
（項目２５４）
前記周期的パターニングはナノファイバー単糸が引き出されるナノファイバー・フォレスト配列の周期的パターニングによって少なくとも部分的に提供される、項目２５３の方法。
（項目２５５）
（ａ）ナノファイバーを含む多孔性糸を選択するステップと、
（ｂ）星糸を形成するために糸をノッティングするステップと、
（ｃ）ガス；蒸気；プラズマ；液体；溶液；流体分散物；超臨界液体；融解物からなるグループから選択される物質；ならびに電気化学的堆積、電気化学的材料除去；電気化学的重合；およびこれらの組み合わせをもたらす条件；に星糸を暴露することにより糸の領域選択的な材料処置を達成するステップを含む方法。
（項目２５６）
星糸をリソグラフ法で使用することをさらに含む、項目２５５の方法。
（項目２５７）
前記リソグラフ法が電気回路、流体回路、熱的回路、ならびにそれらの組み合わせおよび要素からなるグループより選択される回路を製作するために使用する、項目２５６の方法。
（項目２５８）
ノッティングおよび暴露ステップの少なくともひとつが糸密度を変化させ、前記密度変化は前記領域選択的な材料処置を主に引き起こす、項目２５５の方法。
（項目２５９）
前記糸がナノファイバーを含む、項目２５５の方法。
（項目２６０）
（ａ）ノッティングの結果異なる密度を有する星糸の異なる領域に対して保護剤の選択的吸収が起こり、そして
（ｂ）保護剤がほとんど存在しないかまたはさほど広がっていない糸領域に対して選択的に材料処置が実行される、項目２５８の方法。
（項目２６１）
（ａ）弾性的に変形可能な基板、電気的に変形可能な基板、およびそれらの組み合わせからなるグループより基板を選択するステップ、
（ｂ）変形された基板を形成するために基板を伸長させるステップであって、前記伸長は弾性的伸長、電気的伸長、およびそれらの組み合わせからなるグループより選択されるステップと、
（ｃ）変形された基板にナノファイバーシートまたはリボンを接着適用するステップと、（ｄ）前記接着適用ステップの後、前記伸長の少なくとも部分的な戻りを可能にするステップとを含む、変形可能なナノファイバーシートまたはリボンを製造する方法。
（項目２６２）
基板が反対面を有する基板シートまたはリボンであり、基板が伸長状態の場合に、ナノファイバーシートまたはリボンが基板の反対面に接着適用される、項目２６１の方法。（項目２６３）
ナノファイバーシートまたはリボンがカーボンナノチューブを含む、項目２６１の方法。（項目２６４）
前記ナノファイバーシートまたはリボンが主としてカーボンナノチューブを含み、前記ナノファイバーシートまたはリボンが主として固体状態で起こる引き出し方法によってシートまたはリボンの形で最初に形成される、項目２６３の方法。
（項目２６５）
前記シートまたはリボンがナノチューブ・フォレストから引き出される、項目２６４の方法。
（項目２６６）
弾性的に変形可能なナノファイバーシートを２つのエラストマーポリマーシートの間に埋め込む方法であって：
（ａ）第一のエラストマーポリマーシートを選択するステップと、
（ｂ）第一のエラストマーポリマーシートを弾性的に伸長させて変形された基板を形成するステップと、
（ｃ）ナノファイバーシートを変形基板に接着適用するステップと、
（ｄ）前記接着適用ステップの後少なくとも部分的に前記弾性的伸長の戻りを可能にするステップと、
（ｅ）第一のエラストマーポリマーシートが緩和された状態または部分的に緩和された状態であるときに、ナノファイバーシートに第二のエラストマーポリマーシートのための樹脂前駆体を適用するステップと、
（ｆ）第一のエラストマーポリマーシートが緩和状態または部分的緩和状態である間に第二のエラストマーポリマーシートを形成するために樹脂前駆体を硬化させるステップとを含む方法。
（項目２６７）
ナノファイバーシートがカーボンナノチューブを含む、項目２６６の方法。
（項目２６８）
基板が電気機械的アクチュエータとして使用できる材料であり、かつナノファイバーシートまたはリボンが電子伝導性である、項目２６１の方法。
（項目２６９）
ナノファイバーシートが変形された基板に接着適用される請求２６１の方法で製造される製品。
（項目２７０）
基板が、ゴムおよびエラストマー織物からなるグループより選択される弾性的に変形可能な基板を含む、項目２６９の製品。
（項目２７１）
基板が電歪性のゴム基板を含む、項目２６９の製品。
（項目２７２）
前記基板がシリコーンゴムを含むシートである、項目２７１の製品。
（項目２７３）
基板がエラストマーポリマーを含むエラストマー織物を含む、項目２７０の製品。
（項目２７４）
綿、ポリエステル、およびそれらの組み合わせからなるグループより選択されるファイバーをさらに含む、項目２７０の製品。
（項目２７５）
ナノファイバーシートが電子伝導性であり、基板が弾性的に変形可能でかつ実質的に電子絶縁性である、項目２６８の製品。
（項目２７６）
項目２６８の少なくとも２つの変形可能なナノファイバーシートまたはリボンを含むデバイスであって、（ａ）前記デバイスは（ｉ）電気機械的作動、（ｉｉ）機械的エネルギーの電気的エネルギーへの変換、（ｉｉｉ）機械的振動の減衰、および（ｉｖ）それらの組み合わせからなるグループより選択される機能のために作動可能であり、
（ｂ）少なくとも２つの変形可能なナノフィバーシートまたはリボンは各々弾性的に変形可能であり、かつ電子伝導性のナノファイバーシートまたはリボンであり
（ｃ）少なくとも２個の変形可能なナノファイバーシートまたはリボンはデバイスの電極として働くデバイス。
（項目２７７）
デバイスが電気機械的作動のために作動可能であり、さらに電歪性ゴム、または電気化学的ドーピングが可能な導電性有機ポリマーを含む、項目２７６のデバイス。
（項目２７８）
デバイスが機械的エネルギーの電気的エネルギーへの変換のために作動可能であり、少なくとも約２５％の可逆的弾性変形を受けることができる電歪性ゴムまたは圧電ゴムをさらに含む、項目２７６のデバイス。
（項目２７９）
デバイスが機械的減衰のために作動可能であり、少なくとも約２５％の可逆的弾性変形を受けることができる電歪性ゴムまたは圧電ゴムをさらに含む、項目２７６のデバイスであって、機械的減衰は前記電極の間で電流の輸送の制御によって得られるデバイス。
（項目２８０）
ナノファイバーを含む糸を紡糸する方法であって、
（ａ）ナノファイバー・フォレストから整列したナノファイバーを含む主要アセンブリを引き出すステップであって、引き出し方向とフォレストにおけるナノファイバーの整列方向の間の角度は約９０°と約５°との間にあるステップと、
（ｂ）ナノファイバーの主要アセンブリを主要アセンブリのナノファイバーにほぼ整列している軸の周りで撚糸してナノファイバーの撚り糸を製造するステップを含む方法。
（項目２８１）
ナノファイバー・フォレストが基板上にある、項目２８０の方法。
（項目２８２）
ナノファイバー・フォレストがナノファイバー・フォレストの成長のために使用された基板で支持されない、項目２８１の方法。
（項目２８３）
前記角度が９０°と５０°の間にある、項目２８０の方法。
（項目２８４）
ナノファイバー・フォレストからのナノファイバーが引き出しステップの間連続的に連結されているか、引き出しステップの間連結を維持していたか、またはそれらの組み合わせである、項目２８０の方法。
（項目２８５）
引き出しステップの間に引き出されたナノファイバーはナノファイバー・フォレストとナノファイバー集束ゾーンとの間でほぼ平面的な楔を形成する、項目２８０の方法。
（項目２８６）
前記楔はナノファイバー・フォレストから最大約５ｍｍで糸になる、項目２８５の方法。（項目２８７）
ナノファイバー・フォレストからのナノファイバーは最も薄い横方向において少なくとも約１０の長さ対厚さの最小比を有する、項目２８０の方法。
（項目２８８）
ナノファイバー・フォレストからのナノファイバーは最も薄い横方向において少なくとも約１００の長さ対厚さの最小比を有する、項目２８０の方法。
（項目２８９）
ナノファイバー・フォレストからのナノファイバーは最も薄い横方向において少なくとも約１０００の長さ対厚さの最小比を有する、項目２８０の方法。（項目２９０）
引き出しステップおよび撚糸ステップは、最大で約１００℃で各々実行される、項目２８０の方法。
（項目２９１）
引き出しステップおよび撚糸ステップの中の少なくとも１個の間にナノファイバーまたは基板に熱がかけられる、項目２９０の方法。
（項目２９２）
前記ナノファイバー・フォレストのナノファイバーはカーボンナノチューブを含む、項目２８０の方法。
（項目２９３）
前記カーボンナノチューブは多層カーボンナノチューブである、項目２９２の方法。
（項目２９４）
ナノファイバー・フォレストを糸強化剤で処理するステップをさらに含む、項目２８０の方法。
（項目２９５）
ナノファイバーは炉の成長領域の中でナノファイバー・フォレストとして基板上に合成され、基板は炉の成長領域から引き出しステップの間ナノファイバー・フォレストの中のナノファイバーが引き出される第二の領域の中へ連続的に移動する、項目２８０の方法。
（項目２９６）
前記基板はベルト、ドラム、ドラムに付設した基板、およびそれらの組み合わせからなるグループより選択される、項目２９５の方法。
（項目２９７）
主要アセンブリがナノチューブリボンまたはシートを含む、項目２８０の方法。
（項目２９８）
ナノファイバーを含む糸を紡糸する方法であって、
（ａ）合成されたままナノファイバーの配列から引き出して複数のほぼ整列しているナノファイバーを含む主要アセンブリを形成するステップであって、ここでナノファイバー配列からのナノファイバーは、引き出しステップの間連続的に連結しているか、引き出しステップの間以前の引き出しステップの連結を維持しているか、またはそれらの組み合わせであるステップと、
（ｂ）整列したナノファイバーの主要アセンブリをナノファイバーとほぼ整列した軸の周りで撚糸してナノファイバーの撚り糸を製造するステップであって、主なナノファイバーの長さはナノファイバー撚り糸の円周の少なくとも５倍であるステップとを含む方法。
（項目２９９）
前記引き出しはナノファイバーの配列からであり、前記配列は最大約０．０５ｇ／ｃｍ３の密度を有する、項目２９８の方法。
（項目３００）
ナノファイバーの配列はおよそ未整列のナノファイバー配列または整列が不十分なナノファイバー配列を含む、項目２９８の方法。
（項目３０１）
ナノファイバーの配列は高度に整列したナノファイバー・フォレストである、項目２９８の方法。
（項目３０２）
主要アセンブリは高度に整列したナノファイバーを含むナノファイバーリボンまたはシートである、項目３００の方法。
（項目３０３）
（ａ）基板上のリボンまたはシート、あるいは基板上のリボンまたはシートを平行に配向した積み重ねとして主要アセンブリを収集するステップと、
（ｂ）その後、前記リボンまたはシートあるいは前記リボンまたはシートの配向した積み重ねの部分を基板から取り除くステップと、（ｃ）その後、ナノチューブ整列方向の周りで前記リボンまたはシート（またはそれらの積み重ね）の構成要素を撚糸して撚り糸を製造するステップとをさらに含む、項目３０２の方法。
（項目３０４）
前記ナノファイバーは主としてカーボンナノチューブを含む、項目２９８の方法。
（項目３０５）
ナノファイバーを含む撚り糸を製造する方法であって、
（ａ）液体ベースの方法を使用して、少なくとも２０重量％のナノファイバーを含むナノファイバー糸を紡糸するステップと、
（ｂ）糸方向の周りで撚糸し撚り糸を製造するステップとを含む方法。
（項目３０６）
糸円周に対するナノファイバー長さの最小比は少なくとも約５である、項目３０５の方法。
（項目３０７）
前記主要アセンブリは、ナノファイバーの凝集紡糸によって間接的または直接的に糸に形成される、項目３０５の方法。
（項目３０８）
前記凝集紡糸が直接的または間接的にポリマーおよびナノファイバーを含む複合材を提供する、項目３０７の方法。
（項目３０９）
凝集紡糸ナノファイバー糸の永久的伸長をもたらす引き出しプロセスをさらに含む、項目３０８の方法であって、撚糸は引き出しプロセスの前、間、または後で実行される方法。（項目３１０）
撚糸は主としてポリマーが流動状態または半流動状態の間に部分的に実行される、項目３０９の方法。
（項目３１１）
ポリマーはポリマー含有ナノファイバー糸が引き出された後だが実質的な撚糸が導入される前に、実質的に除かれる、項目３０９の方法。
（項目３１２）
実質的なポリマー除去が熱分解による、項目３１１の方法。
（項目３１３）
凝集ベースの紡糸には、紡糸溶液の中にカーボンナノチューブを分散した液からの紡糸を伴い、紡糸溶液は酸、超酸、有機液体、水およびそれらの組み合わせからなるグループより選択される、項目３０７の方法。
（項目３１４）
紡糸溶液および凝集溶液の少なくとも１つはポリビニルアルコールを含む、項目３１３の方法。
（項目３１５）
ナノファイバーがカーボンナノチューブを含む、項目３０５の方法。
（項目３１６）
ナノファイバーが主としてカーボンナノチューブを含む、項目３１５の方法。
（項目３１７）
ナノチューブが主として単層カーボンナノチューブを含む、項目３１６の方法。
（項目３１８）
ナノファイバー・フォレストからナノファイバーリボンまたはシートを製造する方法であって、
（ａ）ナノファイバーを含むナノファイバー・フォレストを製造するステップであって、ナノファイバー・フォレストはナノファイバー・フォレストから少なくとも約１ｍｍ幅のリボンまたはシートを引き出すのに適切であり、ナノファイバー・フォレストは側壁を有するステップと、（ｂ）ナノファイバー・フォレストの側壁または側壁の近傍にアタッチメントを接続するステップと、
（ｃ）アタッチメントを引っ張ることによりナノファイバー・フォレストからナノファイバーリボンまたはシートを引き出すステップとを含む方法。
（項目３１９）
ナノファイバー・フォレストはカーボンナノチューブを含むカーボンナノチューブ・フォレストである、項目３１８の方法。
（項目３２０）
カーボンナノチューブは直径約１０ｎｍの多層カーボンナノチューブであり、カーボンナノチューブ・フォレストの基部でのフォレスト密度は少なくとも約２００億ナノチューブ／ｃｍ２である、項目３１９の方法。
（項目３２１）
カーボンナノチューブ・フォレストのナノチューブで占有されている基部面積のパーセントは少なくとも約４％である、項目３１９の方法。
（項目３２２）
カーボンナノチューブ・フォレストのナノチューブで占有されている基部面積のパーセントは最大約４０％である、項目３１９の方法。
（項目３２３）
カーボンナノチューブ・フォレストの基部において測定される場合、カーボンナノチューブ・フォレストにおける単位面積当たりのナノチューブの数と、カーボンナノチューブの直径との積は約０．１６と約１．６との間の範囲である、項目３１９の方法。
（項目３２４）
カーボンナノチューブ・フォレストにおけるカーボンナノチューブは間欠的に束になっている、項目３１９の方法。
（項目３２５）
カーボンナノチューブ・フォレストの基部領域で開始されたカーボンナノチューブの少なくとも２０％はカーボンナノチューブ・フォレストの上部まで本質的に延びる、項目３１９の方法。
（項目３２６）
カーボンナノチューブ・フォレストの高さは少なくとも約５０ミクロンである、項目３１９の方法。
（項目３２７）
カーボンナノチューブ・フォレストの高さは少なくとも約１００ミクロンである、項目３１９の方法。
（項目３２８）
ナノファイバーはナノファイバー・フォレストの側壁の本質的に全高から同時に引っ張られる、項目３１８の方法。
（項目３２９）
引き出しステップは１分当たり少なくとも５メートルの速度で行われる、項目３１９の方法。
（項目３３０）
項目３１９の方法で製造されたナノファイバーリボンまたはシートであって、透明でありかつ電気伝導性であるナノファイバーリボンまたはシート。
（項目３３１）
項目３１９の方法で製造されたナノファイバーリボンまたはシートであって、高度に配列されたエアロゲルであるナノファイバーリボンまたはシート。
（項目３３２）
項目３３１のナノファイバーリボンまたはシートであって、１０μｇ／ｃｍ２よりも少ない面積密度を有するナノファイバーリボンまたはシート。
（項目３３３）少なくとも約５ｃｍの幅を有する、項目３１９の方法で製造されたナノファイバーシート。
（項目３３４）
項目３３１の方法で製造されたナノファイバーリボンまたはシートであって、最大で約０．００５ｇ／ｃｍ３の密度を有するナノファイバーリボンまたはシート。
（項目３３５）
項目３３１のナノファイバーリボンまたはシートであって、基板に付着されているナノファイバーリボンまたはシート。
（項目３３６）
項目３３５のナノファイバーリボンまたはシートであって、前記基板はプラスチック、接着剤塗布テープ、ガラス、金属、ペーパ、およびそれらの組み合わせからなるグループより選択される材料を含む、ナノファイバーリボンまたはシート。
（項目３３７）
項目３１９の方法で製造されたナノファイバーリボンまたはシートを含む重ね合わせ層であって、ナノファイバーリボンおよびシートは互いに配向されているがカーボンナノチューブの同一の優先整列方向は持たない、重ね合わせ層。
（項目３３８）
（ａ）カーボンナノチューブを含むカーボンナノチューブ・フォレストを製造するステップであって、カーボンナノチューブ・フォレストは、カーボンナノチューブ・フォレストからリボンまたはチューブを引き出すのに好適であり、リボンまたはシートは少なくとも約１ｍｍ幅であり、カーボンナノチューブ・フォレストは側壁を有するステップと、
（ｂ）カーボンナノチューブ・フォレストの側壁または側壁の近傍にアタッチメントを接続するステップと、
（ｃ）アタッチメントを引っ張ることによりカーボンナノチューブ・フォレストからリボンまたはシートを引き出すステップであって、リボンまたはシートは高度に配向されたエアロゲルリボンまたはシートであるステップと、
（ｄ）シートまたはリボンを液体で浸潤しその後シートまたはリボンから液体を蒸発させるステップであって、浸潤および蒸発は少なくとも部分的にシートまたはリボンを高密度化し、高密度化シートまたはリボンを形成するステップとを含む方法。
（項目３３９）
項目３３８の方法で製造された高密度化シートまたはリボンであって、最大約１００ｎｍの厚さを有する高密度化シートまたはリボン。
（項目３４０）
面積選択的な高密度化は、高密度化を引き起こす液体を選択した面積へ分配することによりナノファイバーリボンまたはシートに対して提供される、項目３３９の方法。
（項目３４１）
液体による前記浸潤は、蒸気凝縮、液体の吸収、液体のエアロゾルへの暴露、およびそれらの組み合わせからなるグループより選択される方法を含む、項目３３８の方法。
（項目３４２）
液体はアセトン、エタノール、メタノール、イソプロピルアルコール、トルエン、クロロホルム、クロロベンゼン、類似した凝集エネルギー密度を有する液体、およびそれらの組み合わせからなるグループより選択される物質を含む、項目３３８の方法。
（項目３４３）
液体が水および界面活性剤を含む、項目３３８の方法。
（項目３４４）
接続ステップが接着剤、ピン配列、またはそれらの組み合わせからなるグループより選択される付着手段を使用することを含む、項目３１８の方法。
（項目３４５）
付着手段が少なくとも直線配列とおよそ等価であり、引き出し方向は有効な直線配列の方向に対して少なくともおよそ直交する、項目３４４の方法。（項目３４６）
アタッチメントの接続は、ナノファイバー・フォレストに対してフォレストの上部および側壁付近であり、前記接続は直線の接着剤ストリップの使用を含む、項目３４５の方法。（項目３４７）
アタッチメントの接続はナノファイバー・フォレストの高さの約１／３と約３／４の間で侵入するピン配列による、項目３４５の方法。
（項目３４８）
ピン配列における異なるピンはナノファイバー・フォレストの中に異なる深さで侵入する、項目３４７の方法。
（項目３４９）
ナノファイバーを含む糸、リボン、またはシートの強化方法であって、
（ａ）糸、リボンまたはシートの中に液体を浸潤させるステップと、
（ｂ）糸、リボンまたはシートから液体を蒸発させ、糸、リボンまたはシートを強化するステップを含む方法。
（項目３５０）
前記蒸発ステップが糸、リボンまたはシートの密度を高める、項目３４９の方法。
（項目３５１）
密度の増加が少なくとも１００パーセントの因数である、項目３５０の方法。
（項目３５２）
前記糸、リボン、またはシートはエアロゲルである、項目３４９の方法。
（項目３５３）
ナノファイバーがカーボンナノチューブを含む、項目３４９の方法。
（項目３５４）
ナノファイバーがカーボンナノチューブを含み、前記糸、リボン、またはシートはエアロゲルである、項目３４９の方法。
（項目３５５）
液体が溶解されたポリマーを含む、項目３５４の方法。
（項目３５６）
カーボンナノチューブは前記糸、リボン、またはシートにおいて重量ベースで主成分である、項目３５３の方法。
（項目３５７）
カーボンナノチューブは前記糸、リボン、またはシートにおいて容積ベースで主成分である、項目３５３の方法。
（項目３５８）
前記糸、リボン、またはシートの非ナノファイバー成分の容積はカーボンナノチューブの容積の１０分の１未満である、項目３５７の方法。
（項目３５９）
糸、リボン、またはシートは化学蒸着により反応器で形成されたカーボンナノチューブエアロゲルの加工で形成される、項目３５３の方法。
（項目３６０）
糸、リボン、またはシートは固体状態の引き出しでカーボンナノチューブ・フォレストから形成される、項目３５３の方法。
（項目３６１）
高密度化に使用された液体の蒸発後にポリマーが糸、リボン、またはシートに保持され、糸、リボン、またはシートの特性は、液体蒸発の間、液体蒸発の後、または液体蒸発中と液体蒸発後の両方で、糸、リボン、またはシートを非可逆的な伸長によってさらに強化される、項目３５５の方法。
（項目３６２）
非可逆的な伸長は１００％よりも大きい、項目３６１の方法。
（項目３６３）（ａ）液体を浸潤させ、糸、リボン、またはシートから液体を蒸発させた後にポリマーを糸、リボン、またはシートに浸潤させるステップと、および
（ｂ）その後ポリマー浸潤させた糸、リボン、またはシートを少なくとも１００％引き出すステップとをさらに含む、項目３４９の方法。
（項目３６４）
浸潤ステップおよび蒸発ステップの後、糸、リボン、またはシート（またはカーボンナノチューブの配向方向に沿った区分けにより形成された糸、リボン、またはシートの少なくとも一部）はその後撚糸され撚り糸または仮撚りを受けた糸を製造する、項目３５３の方法。
（項目３６５）
（ｉ）ナノファイバーの重要な成分はナノファイバー軸に直交する最大の厚さで最大約３０ｎｍを有し、（ｉｉ）ナノファイバーは最も薄い横方向の厚さにおいて、少なくとも約１０００の長さ対厚さの最小比を有し、（ｉｉｉ）糸円周に対するナノファイバー長さの最小比は少なくとも約５であり、（ｉｖ）直径Ｄの撚り糸に対する、糸長さ当たりの一方向に導入される最大の撚りが少なくとも約０．０６／Ｄターンである、項目３５３の方法。
（項目３６６）
直径Ｄの撚り糸に対する、糸長さ当たりの一方向に導入される最大の撚りが少なくとも約０．１２／Ｄターンである、項目３６５の方法。
（項目３６７）
前記液体浸潤は、蒸気凝縮、液体の吸収、液体のエアロゾルへの暴露、およびそれらの組み合わせからなるグループより選択される方法である、項目３４９の方法。
（項目３６８）
高密度化に使用される液体はアセトン、エタノール、メタノール、イソプロピルアルコール、トルエン、クロロホルム、クロロベンゼン、または類似した凝集エネルギー密度を有する液体からなるグループより選択される物質を含む、項目３５３の方法。
（項目３６９）
液体の浸潤および蒸発が糸、リボン、またはシートが基板に付着されている間に生じる、項目３５３の方法。
（項目３７０）
基板から糸、リボン、またはシートを取り除くことをさらに含む、項目３６９の方法。
（項目３７１）
液体が水および界面活性剤を含む、項目３５３の方法。
（項目３７２）
前記エアロゲルがフリーズドライ方法で形成される、項目３５２の方法。
（項目３７３）
導入された正味の撚りは十分に低く、相当する単糸の螺旋角度は最大約５°である、項目３６５の方法。
（項目３７４）
ナノファイバーを含む糸を強化する方法であって、
（ａ）第一の方向に撚糸するステップと、
（ｂ）第二の方向に撚糸するステップであって、第二の方向は第一の方向と反対であり、第一の方向および第二の方向における撚糸の正味の撚りは約ゼロであるステップとを含む方法。
（項目３７５）
撚糸は中間的な位置で適用され、その結果第一の方向の撚りは中間的位置の片側で導入され、第二の方向の撚りは中間的位置の反対側で導入される、項目３７４の方法。
（項目３７６）
第一の方向での糸の撚糸は糸の端部での撚糸の適用により、第二の方向での糸の撚糸は糸の同じ端部に対する反対方向に等しい数での撚糸の適用による、項目３７４の方法。（項目３７７）
（ａ）糸は第一方向の撚糸によって生じる引っ張り強度の増加を有し、
（ｂ）糸は第二の方向における撚糸の後で少なくとも約２０％の引っ張り強度の増加を保持する、項目３７４の方法。
（項目３７８）
（ａ）糸は糸の第一方向での撚糸の後に第一直径を有し、
（ｂ）糸は糸の第二方向での撚糸の後に第二直径を有し、
（ｃ）第二直径に対する第一直径の比は少なくとも約０．７５である、項目３７４の方法。
（項目３７９）
ナノファイバーの撚り糸を製造する装置であって、
（ａ）ナノファイバーの供給部と、
（ｂ）ナノファイバーを供給からコレクタへ輸送するための輸送チューブと、
（ｃ）供給部からのナノファイバーを収集する回転可能なコレクタと、
（ｄ）コレクタが回転される間にコレクタからナノファイバー撚り糸を回収するワインダであって、それにより撚糸されたナノファイバー糸がコレクタから回収されるにつれコレクタ内部のナノファイバーは撚糸されてナノファイバー撚り糸を形成するワインダとを含む装置。
（項目３８０）
輸送チューブがナノファイバーを供給部からコレクタまで運ぶために輸送チューブを通してガスを流す操作が可能である、項目３７９の装置。
（項目３８１）
ナノファイバーの供給部がナノファイバーを含むエアロゲルを含む、項目３７９の装置。（項目３８２）
エアロゲルの形がエアロゲルシートである、項目３８１の装置。
（項目３８３）
エアロゲルシートがナノファイバー・フォレストからのシートの紡糸によって製造される、項目３８２の装置。
（項目３８４）
撚り糸に仮撚りを挿入するドッフィングチューブネーブルをさらに含む、項目３７９の装置。
（項目３８５）
ナノファイバーの撚り糸が巻きつけられる糸パッケージをさらに含む、項目３７９の装置。
（項目３８６）
ナノファイバー撚り糸を製造する方法であって、
（ａ）コレクタへナノファイバーを連続的に供給するステップと、
（ｂ）およそ平行なナノファイバーのアセンブリを形成するためにコレクタを回転させるステップと、
（ｃ）アセンブリからナノファイバー糸を形成するステップと、
（ｄ）アセンブリからナノファイバー糸を回収するステップであって、糸がコレクタの回転により撚糸されてナノファイバーの撚り糸を形成するステップを含む方法。
（項目３８７）
ナノファイバーの撚り糸を製造する装置であって、
（ａ）コレクタにナノファイバーを連続的に供給するステップと、
（ｂ）およそ平行なナノファイバーのアセンブリを形成するためコレクタを回転するステップと、
（ｃ）アセンブリからナノファイバー糸を形成するステップと
（ｄ）アセンブリからナノファイバー糸を回収するステップであって、糸がコレクタの回転により撚糸されてナノファイバーの撚り糸を形成する、ステップとを含む方法を実行するように操作可能である装置。
（項目３８８）
ナノファイバーを連続的にコレクタへ運ぶためにガスを流すステップをさらに含む、項目３８６または３８７の方法。
（項目３８９）
糸パッケージにナノファイバー撚り糸を巻きつけるステップをさらに含む、項目３８６または３８７の方法。
（項目３９０）
整列した導電性チャネルの配列を含むデバイスであって：
（ａ）前記導電性チャネルは、電子、イオン、フォノン、およびそれらの組み合わせからなるグループより選択される種を指向性を持って輸送するように操作でき、
（ｂ）前記導電性チャネルはリボン、シート、糸およびそれらの組み合わせからなるグループより選択される形でナノファイバーにより提供されるデバイス。
（項目３９１）
項目３９０のデバイスであって、
（ａ）前記デバイスが、電子の輸送に関わり、
（ｂ）前記デバイスが、電気的接触をさらに含み、前記接触は導電性チャネルを介して電流をもたらし、
（ｉ）ナノファイバーにより前記電流は非常に低いノイズを有し、
（ｉｉ）前記電流は、交流、パルス電流、直流、およびそれらの組み合わせからなるグループより選択されるタイプであり得、
（ｃ）前記デバイスが、伝導体、伝送線、低い熱抵抗係数のレジスタ、およびヒータのうちの少なくとも１つとして使用するために操作が可能であるデバイス。
（項目３９２）
項目３９１のデバイスであって、
（ａ）前記デバイスは電子の指向性輸送に関わり、
（ｂ）整列した導電性チャネルを流れる電流は非常に異方性であり、前記チャネルに垂直な電流に対するチャネルに沿った電流の比は少なくとも約１０より大きく、異方性は整列した導電性チャネルの整列により与えられるデバイス。
（項目３９３）
項目３９１のデバイスであって、
（ａ）前記デバイスは、センサーとして使用するために作動可能であり、
（ｂ）前記センサーは導電性チャネルの中の少なくとも１つと相互作用する外部検知剤によって前記導電性チャネルを流れる電流変化を検知し、
（ｃ）前記センサーは、化学的センサー、環境的センサー、放射センサー、およびそれらの組み合わせからなるグループより選択されるタイプであるデバイス。
（項目３９４）
前記デバイスセンサーは温度、圧力、およびそれらの組み合わせからなるグループより選択される環境条件を感知するために作動可能な環境的センサーである、項目３９３のデバイス。
（項目３９５）
項目３９４のデバイスであって、
（ａ）前記センサーはマトリクスセンサーであり、
（ｂ）前記マトリクスセンサーは位置を感知でき、
（ｃ）前記マトリクスは、少なくとも２個の導電性チャネルの重なる直交配置シートの組み合わせにより提供されるデバイス。
（項目３９６）
項目３９０のデバイスであって、
前記デバイスは、電磁（ＥＭ）シールドを与え、前記ＥＭシールドは反射性、吸収性、透過性、およびそれらの組み合わせからなるグループより選択されるタイプであるデバイス。
（項目３９７）
電磁波（ＥＭ）照射に対するアンテナ機能を提供する、項目３９０のデバイス。
（項目３９８）
項目３９６のデバイスであって、
（ａ）前記デバイスは、スクリーンを有するディスプレイデバイスと統合され、
（ｂ）光学的に透明なナノファイバーシートが、ディスプレイデバイスによって放射されるＥＭ放射がスクリーンを通ることを遮断するようにディスプレイのスクリーンをコーティングし、
（ｃ）ディスプレイデバイスはＬＣＤ、ＬＥＤ、ＯＬＥＤ、ＦＥＤ、陰極線チューブ（ＣＲＴ）、およびそれらの組み合わせからなるグループより選択されるディスプレイ要素を含むデバイス。
（項目３９９）
項目３９０のデバイスであって、
（ａ）前記デバイスは、フォノンおよび電子の輸送を介した熱移動のために操作でき、
（ｂ）前記デバイスは、前記導電性チャネルと熱的に接触する熱シンクをさらに含み、
（ｃ）直接の熱接触、ＥＭ放射、光線、粒子線、およびそれらの組み合わせからなるグループより選択される手段によりデバイスに熱源を適用できるデバイス。
（項目４００）
熱画像化マトリクスボロメータとして操作でき、前記熱画像化マトリクスボロメータは室温から３０００℃までの広い範囲にわたって温度の分布を高感度および高解像度で測定するために作動可能である、項目３９９のデバイス。
（項目４０１）
（ａ）リボン、シート、糸およびそれらの組み合わせからなるグループより選択される形で配向ナノファイバーを提供するステップと、
（ｂ）電子、イオン、フォノンおよびそれらの組み合わせからなるグループら選択される種の指向性輸送のために前記配向ナノファイバーを導電性チャネルの配列として使用するステップを含む方法。
（項目４０２）
前記配向ナノファイバーを使用するステップは電子を輸送することを含み、前記方法が、前記配向したナノファイバーを介して電流を確立するために配向ナノファイバーに電気的接触を与えるステップをさらに含む、項目４０１の方法であって、（ａ）前記電流は低いノイズ特性を有し、そして（ｂ）前記電流は交流、直流、およびそれらの組み合わせからなるグループより選択されるタイプである方法。
（項目４０３）
前記配向ナノファイバーを使用するステップは、フォノンの輸送による熱および温度の輸送を含み、前記方法が、前記配向ナノファイバーと熱的に接触する熱シンクを提供するステップをさらに含む、項目４０１の方法。
（項目４０４）
前記配向ナノファイバーを使用するステップは、ＥＭ放射をシールドすることを含み、このようなシールドは反射性、吸収性、透過性、およびそれらの組み合わせからなるグループより選択されるタイプを含む、項目４０１の方法。
（項目４０５）
前記配向ナノファイバーを使用するステップは、少なくとも１個のセンサーを確立し、前記センサーは、化学的センサー、環境的センサー、放射センサー、およびそれらの組み合わせからなるグループより選択されるタイプである、項目４０１の方法。
（項目４０６）
（ａ）糸、リボン、シートおよびそれらの組み合わせからなるグループより選択される形でナノファイバーを含む陰極と、
（ｂ）低いガス圧の領域が前記陰極から分離する陽極とを含むデバイス。（項目４０７）
ナノファイバー撚り糸を主要構成要素として含む第一構造タイプをさらに含み、陽極に対する形状で電界放出冷陰極としての使用のために作動可能な、項目４０６のデバイスであって、前記形状は糸先端からの電子放出用の垂直型、糸側面からの放出のための水平型、およびそれらの組み合わせからなるグループより選択されるデバイス。
（項目４０８）
（ａ）陰極は糸の形のナノファイバーを含み、
（ｂ）糸は織物の密度および形状によって電流密度を動作可能に制御できる陰極用織物アセンブリを提供するように支持用織物マトリクスに製織される、項目４０７のデバイス。（項目４０９）
（ａ）陰極は糸の形のナノファイバーを含み、
（ｂ）前記デバイスは、多層カーボンナノチューブ、単層カーボンナノチューブ、およびその組み合わせからなるグループより選択されるナノチューブを含む糸強化ナノファイバーシートを組み込む、項目４０７のデバイス。
（項目４１０）
（ａ）陰極は、糸の形のナノファイバーを含み、
（ｂ）前記デバイスは、多層カーボンナノチューブ、単層カーボンナノチューブ、およびその組み合わせを含む、光学的に透明なナノファイバーシートを、陰極のパーツとしてさらに含む、項目４０７のデバイス。
（項目４１１）
主要構成要素としてナノファイバーリボン、ナノファイバーシート、およびその組み合わせからなるグループより選択される形のナノファイバーを含む第二の構造タイプをさらに含み、電界放出冷陰極として陽極に関連した形状での使用のために作動可能である、項目４０６のデバイス。
（項目４１２）
ナノファイバーをシート、リボン、およびその組み合わせの形で含む第一副構造をさらに含む、項目４１１のデバイスであって、ナノファイバーシートおよびリボンは光学的に透明であるデバイス。
（項目４１３）
撚り糸に沿って様々なトポロジーのノットを有する撚り糸を含む第二副構造をさらに含む、項目４０７のデバイスであって、放出電流はノットの少なくとも１個の位置で動作可能に変調できるデバイス。
（項目４１４）
様々な所望の形状の複数の重ねアセンブリに集成した糸の配列を含む第二副構造をさらに含む、項目４０７のデバイスであって、放出電流密度および動作電圧は、複数の重ね合わせアセンブリのうちの一つの重ね合わせアセンブリにおける糸の数、および重ね合わせたアセンブリ幾何形状の片方または両方により調節できるデバイス。
（項目４１５）
単糸を含む第二副構造をさらに含む、項目４０７のデバイスであって、
（ａ）末端を有する単糸は、陽極に関して垂直に配置され、
（ｂ）糸の末端は放出電子をさばき、陽極にドット像を創出するために作動可能である、デバイス。
（項目４１６）
第二副構造をさらに含む、項目４０７のデバイスであって、糸は陽極に対して平行な糸側面を有する平面上に配置され、その結果電子が糸の側面から作動可能に放出されて陽極上に線の像を創出できるデバイス。
（項目４１７）
支持ワイヤまたはシリンダーの周りにあるピッチをもって螺旋状に巻きつけられた撚り糸を含む第二副構造をさらに含む、項目４０７のデバイスであって、ピッチは放出電流密度を動作可能に調節できるデバイス。（項目４１８）
前記陰極は光学的に透明であり、かつ陽極の前面に配置され、その結果放出電子は陰極から陽極に向かって後方に移動でき、前記陽極は透明な陰極を通して見ることができる、項目４１１のデバイス。
（項目４１９）
動作時間の増加と共に電子電流密度が増加する点で自己改造型であり、閾値および動作電圧は高電界における撚り糸のほどけおよび糸のボディから延びる付加的なナノファイバー自由端の創出により動作時間と共に減少する、項目４０７のデバイス。
（項目４２０）
（ａ）糸、リボン、シートおよびそれらの組み合わせからなるグループより選択される形状のナノファイバーを含む電界放出用の冷陰極であって、前記形状が
（ｉ）配列の中で十分なファイバー間の接続性を有する配列に整列したナノファイバーを、主要アセンブリを提供するように配設するステップと、
（ｉｉ）主要アセンブリから電極材料として前記ナノファイバーを引き出すステップと、
を包含する方法によって作製される、冷陰極と、
（ｂ）低いガス圧の領域が前記陰極から分離する陽極とを含むデバイス。
（項目４２１）
項目４２０のデバイスを製造するための方法であって、
（ａ）以下の構成要素、すなわち、
（ｉ）糸、リボン、シート、およびそれらの組み合わせからなるグループより選択される形のナノファイバーを含む陰極、および
（ｉｉ）陽極
を提供するステップと、
（ｂ）前記陽極と前記陰極の間に低い圧力領域を確立するステップとを含む方法。
（項目４２２）
冷陰極が光学的に透明なナノファイバーシートを含み、
光学的に透明なナノファイバーシートは多層カーボンナノチューブを含む、項目４２０のデバイス。
（項目４２３）
冷陰極が光学的に透明なナノファイバーシートを含み、前記光学的に透明なナノファイバーシートは単層カーボンナノチューブを含む、項目４２０のデバイス。
（項目４２４）
前記ナノファイバーはＳｉＣナノファイバー、ＭｇＢ２ナノファイバー、カーボンをドープしたＭｇＢ２ナノファイバー、ＷＯ−酸化タングステンナノファイバ、ＷＳ２ナノファイバー、Ｂｉナノファイバー、ＩＩＩ−Ｖ族元素の２元のナノファイバー、Ｓｉナノファイバー、ＺｎＯナノファイバー、セレンナノファイバー、フッ素化されたナノファイバー、ＭｏとＳとＩとの化合物であるナノファイバー、およびそれらの組み合わせからなるグループより選択される、項目４２０のデバイス。
（項目４２５）
前記多層カーボンナノチューブは、プラズマにより増強される化学気相成長法で製造され、ナノチューブの構造はプラズマのパラメータで制御できる、項目４２２のデバイス。
（項目４２６）
フラットパネルディスプレイ、蛍光ランプ、白熱ランプ、サージ保護性のガス放電管、Ｘ線発生器、マイクロ波発生器、およびそれらの組み合わせからなるグループより選択されるデバイスとして使用するために操作できる、項目４２０のデバイス。
（項目４２７）
陽極への蛍光コーティングをさらに含む、項目４２０のデバイスであって、蛍光体コーティングが光の放出を与える操作ができる、デバイス。
（項目４２８）（ａ）前記ナノファイバーは透明キャピラリに巻き付けられたシートを含む形であり、
（ｂ）透明キャピラリはデバイス中で軸方向に構成され
（ｃ）陽極とデバイスは円柱状である、項目４２０のデバイス。
（項目４２９）
電界放出は透明シートの内部のナノファイバーの側部から主として起こる、項目４２０のデバイス。
（項目４３０）
冷陰極は、増強された電界放出を与えるように作動可能である、表面から突出する新しい自由端を、ナノファイバーから形成するように、ナノファイバーを処理するステップを含む方法でさらに製造される、項目４２０のデバイス。
（項目４３１）
前記処理ステップはプラズマ処理、機械的磨耗、超音波処理、熱アニール、酸化性環境内での化学的処理、およびそれらの組み合わせからなるグループより選択される方法を含む、項目４３０のデバイス。
（項目４３２）
陰極のナノファイバーがパターン化されている、項目４２０のデバイス。
（項目４３３）
ナノファイバーシートをそれらの長さ方向に沿ってパターニングする方法であって、その方法は、光重合；光リソグラフィ；電子ビームにより誘起されるポリマーの反応；圧力により誘起される物質移動；材料を堆積、除去、および変形させるための、液体処理、気相処理、およびプラズマ処理；ならびにそれらの組み合わせからなるグループより選択されるパターニング技術を含む方法。
（項目４３４）
項目４２０によるナノファイバーシート冷陰極を作るための方法であって、ナノファイバーシート冷陰極を作るために、ナノファイバーが紡糸される整列したナノファイバー・フォレスト配列の周期的パターニングを使用することを含む方法。
（項目４３５）
前記周期的パターニングはナノファイバー・フォレスト配列の周期的パターニングを与えることを含む、項目４３４の方法。
（項目４３６）
パターニング技術はナノファイバーシートの厚さ、ナノファイバーせん断幅、ナノファイバー組成、ナノファイバー構造、ナノファイバー長さ、ナノファイバーオーバコート材料、およびそれらの組み合わせからなるグループより選択される特性の周期的変更でナノファイバーシートを周期的にパターニングすることを含む、項目４３３の方法。
（項目４３７）
パターニング技術は、放出電流の空間的周期的変化を創出するように、ナノファイバーシートの長さおよび幅に沿ってナノファイバーシートの異なる区分に対する電気的伝導性に周期的変更を与えるように周期的にパターニングすることを含む、項目４３３の方法。
（項目４３８）
（ａ）第一電極であって、糸、リボン、シート、およびそれらの組み合わせからなるグループより選択される形のナノファイバーを含む第一電極と、
（ｂ）第一電極と作動可能に関連する活性層と、
（ｃ）活性層および第一電極と作動可能に関連する第二電極とを含む光電子デバイス。
（項目４３９）
（ａ）第一電極であって、リボン、シート、およびそれらの組み合わせからなるグループより選択される形のナノファイバーを含む第一電極であって、前記形が
（ｉ）主要アセンブリを提供するように配列内部で十分なファイバー間の相互接続性を有する整列配列にナノファイバーを配設するステップと、
（ｉｉ）主要アセンブリから電極材料として前記ナノファイバーを引き出すステップとを含む方法で製造される第一電極と、（ｂ）第一電極と作動可能に関連する活性層と、
（ｃ）活性層および第一電極と作動可能に関連する第二電極とを含む光電子デバイス。
（項目４４０）
前記第一電極が光学的に透明である、項目４３８または４３９の光電子デバイス。
（項目４４１）
前記ナノファイバーは、低い仕事関数の金属、単層カーボンナノチューブおよびそれらの組み合わせからなるグループより選択される材料でコーティングされる、項目４４０の光電子デバイス。
（項目４４２）
前記ナノファイバーは、アルカリ金属およびｎ型ドーピングのためその他の電子ドナー、ハロゲン、およびｐ型ドーピングのためのその他の電子アクセプター、およびそれらの組み合わせからなるグループより選択されるチューブ間電荷移動ドーパントで電子的にドーピングされる、項目４４０の光電子デバイス。
（項目４４３）
前記ナノファイバーは、Ｂ原子、Ｎ原子、Ｐ原子、およびそれらの組み合わせからなるグループより選択されるチューブ内置換ドーパントで電子的にドーピングされる、項目４４０の光電子デバイス。
（項目４４４）
前記第一電極は導電性ポリマー、別のタイプのナノファイバー、別のタイプのナノチューブ、半導体ナノ結晶、量子ドット、量子ロッド、有機染料、およびそれらの組み合わせからなるグループより選択される活性材料で含浸される、項目４４０の光電子デバイス。
（項目４４５）
前記デバイスが、太陽電池、光起電力検出器、光起電力トランジスタ、ＬＥＤ、ＯＬＥＤ、ＰＬＥＤ、光感応ＦＥＴ、電気ポンプレーザ、およびそれらの組み合わせからなるグループより選択されるデバイスとしての使用のために作動可能である、項目４３８または４３９の光電子デバイス。
（項目４４６）
前記デバイスが、光起電力デバイスであり、第一電極は活性層に創出された正電荷の収集の受動陽極として作動可能である、項目４４０の光電子デバイス。
（項目４４７）
前記材料は低い仕事関数の材料であり、前記デバイスが、コーティングされたナノファイバー電極が負の電荷を収集する受動電極として機能するよう作動可能な光起電力デバイスである、項目４４１の光電子デバイス。
（項目４４８）
前記光電子デバイスが、太陽電池として機能するよう作動可能な光起電力デバイスである、項目４４６または４４７の光電子デバイス。
（項目４４９）
前記光電子デバイスが、光検出器として機能するよう作動可能な光起電力デバイスである、項目４４６または４４７の光電子デバイス。
（項目４５０）
前記デバイスが、光起電力デバイスであり、第一電極は光吸収の増強のためおよび電荷担体の光発生のための光活性陽極として機能するよう作動可能である、４４０の光電子デバイス。
（項目４５１）
前記デバイスが、光起電力デバイスであり、第一電極は光吸収の増強のため、および電荷担持体の光発生のための光活性陰極として機能するよう作動可能である、項目４４１の光電子デバイス。
（項目４５２）
前記ナノファイバーが、活性層へ界面が延びる３次元形状およびトポロジーを有し、前記活性層が電荷生成ネットワークを提供するように第一電極のナノファイバーマトリクスの孔に浸透する、項目４４０の光電子デバイス。
（項目４５３）
前記第一電極に、酸化チタン、酸化亜鉛、酸化タングステン、およびそれらの混合物からなるグループより選択される活性物質が含浸されている、項目４４０の光電子デバイス。（項目４５４）
前記光電子デバイスが、
（ａ）非導電性の可撓性基板に付着した透明ナノファイバー材料の形態の還元電極であって、透明ナノファイバー材料がシート、糸、およびそれらの組み合わせからなるグループより選択される形態である還元電極と、
（ｂ）色素を有する従来の多孔性チタニアを含む酸化電極とを含む光電気化学的な、色素増感太陽電池である、項目４４０の光電子デバイス。
（項目４５５）
項目４５４の光電子・光電気化学デバイスであって、前記色素増感太陽電池が透明ナノファイバー材料でできた酸化電極を有し、透明ナノファイバー材料が、多孔性チタニア、染料のホスト材料となる他の金属酸化物およびそれらの組み合わせからなるグループより選択されるコーティングでコーティングされる、光電子・光電気化学デバイス。
（項目４５６）
前記色素増感太陽電池が、前記還元電極上に、単層ナノチューブおよび電気化学的触媒活性を有する金属からなるグループより選択されるタイプのコーティングを含み、コーティングは電解質との電荷交換反応を増強するよう作動可能である、項目４５５の光電子・光電気化学デバイス。
（項目４５７）
少なくとも１つの透明ナノファイバー電極をさらに含み、これにより、多重接合の連結型光起電力デバイスを形成し、前記透明ナノファイバー電極が単接合部品間の分離相互接続層として働く、項目４４０の光電子デバイス。
（項目４５８）
第一面および第二面を有する透明ナノファイバー分離相互接続層をさらに含み、前記透明ナノファイバー分離相互接続層が、電荷再結合層として作動可能に機能するように透明ナノファイバー電極および活性層に作動可能に接続され、透明ナノファイバー分離相互接続層が、前記透明ナノファイバー分離相互接続層の第一面および第二面において異なる仕事関数を有する両面電極を形成するように、少なくとも部分的に前記第一面に被覆される、項目４５７の光電子デバイス。
（項目４５９）
項目４４０の光電子デバイスであって、前記デバイスが有機光発光デバイス（ＯＬＥＤ）であり、第一電極が活性層への正電荷注入用の陽極を含む、光電子デバイス。
（項目４６０）
項目４５９の光電子デバイスであって、前記ＯＬＥＤが活性層に第一層、第二層および第三層を含み、
（ａ）前記第一層が、正孔輸送層（ＨＴＬ）を含み、前記ＨＴＬが前記第一電極のナノファイバーの周りに配置され、
（ｂ）前記第二層が、放射層（ＥＭＬ）を含み、
（ｃ）前記第三層が電子輸送層（ＥＴＬ）を含む、光電子デバイス。
（項目４６１）
光電子デバイスを製造する方法であって、
（ａ）以下を含む構成要素を与えるステップ：
（ｉ）第一電極としての使用に対し作動可能な自立型の透明ナノファイバー材料であって、前記材料は糸、リボン、シートおよびそれらの組み合わせからなるグループより選択される形態であって、そして前記材料は約１０ｍ２／ｇより大きい表面積を含む、自立型の透明ナノファイバー材料；
（ｉｉ）第一電極と作動可能に関連付けられた活性材料層；    （ｉｉｉ）活性材料および第一電極と作動可能に関連付けられた第二電極；ならびに
（ｂ）光電子デバイスを作動可能に形成するために構成要素をアセンブリするステップ、を含む、方法。
（項目４６２）
項目４６１の方法であって、前記アセンブリステップがボトムアップ、直接アセンブリを含み、前記アセンブリステップは
（ａ）第一の透明電極として低密度の整列エアロゲルの形態の前記自立型ナノファイバー材料を透明基板上に堆積させるステップ、
（ｂ）前記第一の透明電極の上部に活性材料を堆積させるステップ、および
（ｃ）不透明電極および透明電極からなるグループより選択した前記第二電極を前記活性材料の上部に堆積させるステップを含む方法。
（項目４６３）
前記透明基板は、ガラス、可撓性プラスチックフィルム、エラストマープラスチックフィルム、エラストマー繊維およびそれらの組み合わせからなるグループより選択される、項目４６２の方法。
（項目４６４）
項目４６１の方法であって、前記アセンブリステップが上下逆アセンブリステップを含み、
（ａ）前記第二電極を基板に堆積させるステップ、
（ｂ）前記第二電極の上部に前記活性材料を堆積させるステップ、および
（ｃ）自立型の透明なナノファイバーシートを、低密度自立型整列エアロゲルの形態で、第一の透明電極として活性層の上部に、プレスによる積層、スタンピング、堆積、およびそれらの組み合わせからなるグループより選択される方法を用いて付設するステップとを含む方法。
（項目４６５）
前記基板は、シリコンウエハおよびほかの不透明材料からなるグループより選択される材料を含む、項目４６４の方法。
（項目４６６）
項目４６１の方法であって、自立型ナノファイバー電極が
（ａ）主要アセンブリを与えるために十分なファイバー相互間の接続性を有するナノファイバーを整配列に配置するステップと、
（ｂ）および前記主要アセンブリから電極材料として前記ナノファイバーを引き出すステップとを含む方法によって製造される、方法。
（項目４６７）
整配列がナノファイバー・フォレストを含む、項目４６６の方法。
（項目４６８）
項目４６６に記載の方法であって、自立型ナノファイバー電極を製造するステップが、導電性ポリマー、異なるタイプのナノファイバー、量子ドット、量子ロッド、有機染料、およびそれらの組み合わせからなるグループより選択される材料でナノファイバー電極内の孔を充填するステップをさらに含み、前記充填ステップは、ナノファイバーを整配列に配置するステップの後に続いて実行される方法。
（項目４６９）
前記充填ステップは、前記引き出しステップの後に続いて実行される、項目４６８の方法。
【図面の簡単な説明】
【００６２】
本発明のさらなる理解およびそれによる恩恵のために、付属する図と共に以下の記載をする：
【図１】図１は写真のモータを使用して高速で撚りを入れながらナノチューブ・フォレストから引き出されるナノチューブファイバーを示す光学顕微鏡写真である。
【図２】図２は、ＭＷＮＴのフォレストから引き出し・撚糸紡糸工程の間に引き出されたリボンの撚り糸への統合の、２つの異なる倍率（ＡおよびＢ）における走査型電子顕微鏡（ＳＥＭ）写真を示し、その中では〜６００μｍ幅のフォレストの帯によって写真の３．２μｍ直径のナノファイバー撚り糸が形成された。
【図３】図３は、単糸（Ａ）、双糸（Ｂ）、および四子糸（Ｃ）のカーボンＭＷＮＴ糸、並びにＭＷＮＴ単糸のニット糸（Ｄ）およびノットカーボンＭＷＮＴ単糸（Ｅ）のＳＥＭ写真を示す。
【図４】図４により、引張り破損による破断が起こる時点まで撚りが保持する、カーボンＭＷＮＴの単糸の撚り糸（下部）および双糸（上部）を示すＳＥＭ写真が与えられる。
【図５】図５は、破断に至るまでの応力−歪みの工学的曲線であり、（ａ）カーボンＭＷＮＴ単糸、（ｂ）ＭＷＮＴカーボンナノチューブの双糸、および（ｃ）ＰＶＡ浸潤ＭＷＮＴ単糸を示す。
【図６】図６は糸と大略同一の直径を有するカーボン多層ナノチューブの双糸における一つ結びのＳＥＭ顕微鏡写真を示す。
【図７】図７はカーボンＭＷＮＴ双糸を事前の機械的状態調整の後に、１．５％歪み範囲を超えて除荷重および再荷重の条件で観察された応力−歪み曲線（１％／分の歪み速度）のヒステリシスを示す。
【図８】図８は、図７の応力−歪みループに対する、１．５％歪み（四角）および０．５％歪み（丸）のサイクルに対する除荷重の条件でのサイクル当たりのエネルギー損失対初期歪みを示す。
【図９】図９はヒステリシスサイクルのステージの関数としてカーボンＭＷＮＴ双糸の有効糸グ弾性率を示し、図７に示された応力−歪みループに対して計算された有効な糸弾性率が全引張り歪みに対してプロットされる。ここで丸および四角はそれぞれ除荷重の初期と終期に対する有効弾性率を、そして菱形と三角はそれぞれ再荷重の初期と終期の有効弾性率を示す。
【図１０】図１０はＭＷＮＴ双糸（上部）およびＭＷＮＴ単糸（下部）の伸長時の直径の変化率と長さの変化率の間の関係を示し、ここで使用された記号は、白丸（初期伸長）、べた菱形（第一の応力減少）、べた丸（第二の応力増加）、べた三角（第二の応力減少）、およびべた四角（糸破断まで応力増加）であり、曲線により目立つようにガイドされる。
【図１１】図１１は１ｍｍ直径の中空の毛細管の上に螺旋状に巻き付けられたカーボンＭＷＮＴの紡糸されたリボンの写真を示し、ここで高い透明性（抵抗性の低い層を与える巻き付け厚さに起因する）がナノチューブリボンを巻き付けた毛細管の後ろにある紙シートの上に書かれた３／４ポイントの線の判読性により示される。
【図１２】図１２はＭＷＮＴの単糸の撚り糸における一つ結びのＳＥＭ顕微鏡写真を示し、ノットの入り口および出口の箇所での関係する糸の容積はノットから除いてある。そしてノットの本体には浸潤および反応のための選択的領域に使用できる密度差がある領域が与えられ、そして写真にあるノットおよびノットの他の領域から移動した迷い込みナノチューブは場合によっては化学的に取り除くことができる（例えば糸を裸火の中に通過させるような）。そして電界放出のような用途を所望であれば、これらの迷い込みナノチューブはナノファイバー破断をもたらす化学的処理を含んだ化学的処理または機械的処理によって、糸の別領域に選択的に増加させることができる。
【図１３】図１３は、ノットに第二のＭＷＮＴ双糸が含まれるように１本のＭＷＮＴ双糸で結び付けられた一つ結びのＳＥＭ顕微鏡写真を示し、初めは独立している糸の間にあるその様な交点は電気的接合部および微小流体接合部として使用でき、そして２本の糸の相互作用の度合い（電気的な接触抵抗および微小流体の混合に対する抵抗性）はノットの締め付けによって変更できる。
【図１４】図１４は高度に伸長可能なナノファイバー糸の製造に役に立つＣＶＤ製造されたコイル状カーボンナノファイバーのＳＥＭ  顕微鏡写真を示す。
【図１５】図１５はＣＶＤプロセスで製造された、整列した捲縮ナノファイバーの２８０ミクロン高さのフォレストの断面のＳＥＭ顕微鏡写真を示す。
【図１６】図１６は機能性デバイス（例えば基板−着脱性の電子チップ）に対するドッキング部位を提供する織物組織の概略図面である。
【図１７】図１７は透明な導電性シートを製造するために顕微鏡スライドガラスの片側に堆積されたＭＷＮＴ紡糸リボンの写真であり、電気伝導性のシートの下にある白紙のシートに商標の印刷がある。
【図１８】図１８は不活性雰囲気のチャンバー内で白熱状態に電気的に加熱されたＭＷＮＴ糸の双糸撚り糸の写真である。
【図１９】図１９は本発明の幾つかの実施形態に従った、ＭＷＮＴ糸を製造するために好ましい紡糸システムを例示する線画であり、その図により、糸中の張力を著しく増加させるリング、トラベラ、またはキャップを必要としないで糸がどのように形成されるかが示される。
【図２０】図２０は、場合によっては両側にナノファイバーがコーティングされた基板を、場合によっては６個選択的に設置する、基板ホルダの詳細を示す概略図である。
【図２１】図２１は、ナノチューブ・フォレストから平均速度１ｍ／分で手動により引き出された３．４ｃｍ幅、メートル長さの自立式のＭＷＮＴシートの写真であり、そこではシートの透明性がＭＷＮＴシートの後ろにあるナノテク研究所の商標の視認性により例示される。
【図２２】図２２はフォレストの平面に関して３５度角度で見た走査型電子顕微鏡（ＳＥＭ）の画像であり、ＭＷＮＴフォレストがシートに引き出されることを捕らえている。
【図２３】図２３は丈夫なカーボンナノチューブシートを形成するためにフォレストにおいてＭＷＮＴの９０度の共同旋回を示すＳＥＭ顕微鏡写真を示す。
【図２４】図２４は真空中において測定されたシートの抵抗値Ｒ（Ｔ）をＲ（３００Ｋ）に関して正規化した値を温度に対して示す。差込図によりシート抵抗の温度依存性は、フォレスト−引き出しシートの引き出し方向における高密度化の前（べたの長方形）と後（白丸）で殆ど同一であり、高密度化のフォレストー引き出されたシートに対する直角方向において（菱形）、そしてフォレストに成長したＭＷＮＴのろ過−製作されたシートに対して（べた丸）、殆ど同一であることが示される。
【図２５】図２５は、高密度化の前と後のＭＷＮＴ単糸シートの波長に対する光透過率を、偏光および無偏光光の両方に対して示す。矢印は非高密度化サンプルに対するデータから高密度化サンプルに対するデータへの位置付けを示す。
【図２６】図２６はＭＷＮＴの高密度化のフォレストー引き出しシート（白丸）に対する雑音電力密度（空気中で１０ｍＡのバイアス印加で測定された）対周波数を示し、通常のＭＷＮＴろ過−製造シート（べた丸）のそれ、および同一の４０Ω抵抗を有するＳＷＮＴシート（べた長方形）のそれを比較して示す。点線は周波数（ｆ）に依存する１／ｆαに対するデータ当てはめであり、ここでαはそれぞれ、０．９８±０．０４、０．９７±０．０２、および１．２０±０．０２  である。温度Ｔにおける雑音電力の下限値（４ｋＢＴとサンプル抵抗Ｒの積、ここでｋＢはボルツマン定数である）は水平の点線で示される。
【図２７】図２７は４個のナノチューブシートを次のシートの間で４５度ずらして重ね合わせて製造した２次元再強化構造体のＳＥＭ顕微鏡写真である。
【図２８】図２８はＭＷＮＴの固体状態で製造された高密度化シートの内部にある原繊維の枝分かれを示すＳＥＭ画像である。
【図２９】図２９は１個のオジリナルシートから引き出されたままのＭＷＮＴシートカットを共通のナノチューブ配向方向を有するように互いに積み重ねた物に対する機械的特性の測定値をしめす。（Ａ）：工学的な応力対歪みのデータであり、互いに積層した異なる数のシートを含有するサンプルに対して最大応力における変化は驚くほど少ないことを示す。（Ｂ）：（Ａ）のサンプル試験に対する最大力およびそれに対応する歪みを積層したシートの数の関数として示す。
【図３０】図３０は、引き出したままのナノチューブシートが水、オレンジジュース、およびグレープジュースのミリメートルの大きさの液滴を支持することを示す写真であり、ここでミリメートルサイズの液滴の質量は接触しているナノチューブシートの質量の５０，０００倍に達する。
【図３１】図３１は、偏光を発光する平面白熱光源として使用される自立式、非高密度化ＭＷＮＴシート（１６ｍｍ×２３ｍｍ）を示し、ここで非加熱シート（Ａ）および白熱発光シート（Ｂ）の背景色は、光源の背後にある白色紙シートからの反射白熱光のために異なる。
【図３２】図３２は、初期の引き出し方向に２．５％の非弾性的伸長を加えた後の非高密度化ＭＷＮＴシートの引き出し方向に対して平行（｜｜）および垂直（⊥）の方向における分光放射輝度を示す。差込み図は、このデータを半対数スケール上で示す。下に横たわる実線（大部分はデータポイントとの一致により不明瞭にされた）は、Ｔ＝１４１０Ｋでの黒体放射を仮定したデータ当てはめである。
【図３３】図３３は、５ｍｍ厚さのプレキシガラス板の間に引き出されたままのＭＷＮＴシートがはさまれたものを一緒にマイクロ波誘導加熱により溶接されたものの写真であり、この際にこの溶接方法により、電気伝導性、ナノチューブ配向、およびナノチューブシートの透明性は保持される。
【図３４】図３４により、透明な接着テープ（３Ｍ社からのスコッチテープ）に付置された非高密度化ＭＷＮＴシートを含む電気伝導性およびマイクロ波吸収性のアップリケの写真が提供され、ここでアップリケの透明性はアップリケの下に白紙のうえに印刷された商標および「ＵＴＤ」の視認性により示される。下部の写真においてアップリケはシートの抵抗が折り畳みにより殆ど影響されないことを示す実験のために折り畳まれる（および紙クリップを使用して一緒に保持される）。
【図３５】図３５は、ＭＷＮＴシートを付設するシリコーンゴムシートの１００％伸長により、ＭＷＮＴのシートの抵抗における変化（伸長状態から収縮状態に移行するときの幾何形状変化に対する補正無しで）が殆ど引き起こされないことを示す。
【図３６】図３６はホール注入電極として透明な固体状態で製造されたＭＷＮＴシートを使用する有機発光ダイオード（ＯＬＥＤ）の写真である。
【図３７】図３７は１個の基板の上にあるＭＷＮＴシートの中のＭＷＮＴが別の基板の上にプリント画像（［ＵＴＤ  ナノテック］を機械的な転写により製造できることを示す。この転写はナノチューブの配向の実質的な損失無しに起こる。左側の写真は転写プロセスの後の基板（非多孔質な紙）に付設するＭＷＮＴシートを示し、そして右側は転写された画像を有する通常の筆記用紙を示す。
【図３８】図３８により、１個のモータを利用して糸に対する撚糸および巻き取りの速度を同時にかつ独立して変更するための方法が概略的に図示される。その方法は紡糸される糸に最小の張力をかけて行えるので、糸直径が非常に小さい場合、低強度の糸が続けて行う強度増強の前に加工される場合、または高度に弾性的変形性能を有する低強度糸が必要とされる場合、に特に有用である。
【図３９】図３９はカーボンナノチューブ・フォレストから撚り糸ベースの糸紡糸の間にボビン（５ｍｍ直径のプラスチック管）上に螺旋状に巻き取った多層ナノチューブ糸の光学顕微鏡写真を示す。
【図４０】図４０はＣＮＴファイバーとウールファイバーが撚り糸の紡糸の間に導入されたＣＮＴ−ウールの複合糸の光学顕微鏡写真を示す。
【図４１】図４１において、全てのシートが同一配向を有する４枚の引き出されたままのシートの積層物に対して、ＶＶ構成（入射光とラマン信号に対して平行な偏光）が使用され、ナノチューブの引き出し方向に対して平行（｜｜）または垂直（⊥）のラマンデータにより、ナノチューブシートにおけるナノチューブの高度な配向が例証される。
【図４２】図４２は４０μｍ直径の溶融紡糸フィラメントよりなる通常の織物の中に挿入されたＭＷＮＴ双糸（１２μｍの単糸より構成される）の光学顕微鏡写真を示す。
【図４３】図４３によりカーボンナノチューブのようなナノファイバーを撚り糸に変換する回転スピナ（精紡機）が概略的に図示される。
【図４４】図４４により正味の撚りがないことを意味する仮撚りを導入する紡糸口金を使用するカーボンナノチューブ糸を高密度化するための装置が概略的に図示される。添加物を挿入して追加的な高密度化のためのオプション方法（シリンジポンプにより）もまた描かれる。
【図４５】図４５により仮撚りを導入するための図４４の紡糸口金の詳細が提供される。
【図４６】図４６により正味の撚り（真の撚りとも言われる）の導入前のナノチューブ糸の強度を高めそして高密度化のために使用される仮撚りの紡糸口金を使用した紡糸装置が概略的に図示される。
【図４７】図４７により固体状態で紡糸されたＭＷＮＴ糸に対する撚りレベル（回数／メートルの単位で）による電気的抵抗の依存性が示される。
【図４８】図４８により固体状態で紡糸されたＭＷＮＴ糸に対する糸のねじれ角（糸方向に対しての）の関数としての極限引っ張り応力の依存性が示される。ここで白抜き丸は前処理が全く無い時に対応し、白抜き正方形は撚り角度の減少に伴うナノチューブ糸強度の余りにも激しい低下を避けるために初期に液体浸潤し、液体蒸発により高密度化された場合に対応する。
【図４９】図４９は図４８の固体状態で紡糸されたＭＷＮＴ糸に対するサンプル糸の撚り角度（糸の方向に対しての）の関数としての破損歪みの依存性が示される。
【図５０】図５０は低撚りおよび高撚りの糸に対する極限引っ張り応力の糸直径の関数としての依存性が示される。
【図５１】図５１は低撚りおよび高撚りの糸に対する破損歪みの糸直径の関数としての依存性が示される。
【図５２】図５２により、（ａ）糸Ａ：２６０００回／ｍの時計方向の撚りを入れたもの、および（ｂ）糸Ｂ：最初に時計方向に２６０００回／ｍの撚りを入れ、次いでその撚りを開放するために反時計方向の同じ撚りが導入されたもの、のＳＥＭ画像が比較される。
【図５３】図５３により、ナノチューブシートが引き出され、基板フィルムに貼り付けられ、液体中に浸漬されその液体を蒸発させて高密度化させ、次いで心棒上に巻き取られるプロセスが示される。
【図５４】図５４により、ナノチューブシートが引き出され、基板フィルムに貼り付けられ、蒸気に対する暴露を使用して高密度化させ、次いで心棒上に取り集められる方法が示される。
【図５５】図５５によりナノチューブシートがフィルムの間に積層される方法が示される。
【図５６】図５６により、紡糸可能なおよび紡糸不可能なナノチューブ・フォレスト（ナノチューブを取り除いた後）に対する成長基板のＳＥＭ顕微鏡写真が比較され、成長基板上の小さい直径の孔はＭＷＮＴの成長箇所に照応する。
【図５７】図５７によりＰＶＡの浸潤によりＭＷＮＴ単糸の撚り糸ベースの構造が分裂されないことをしめすＳＥＭ顕微鏡写真が与えられる。
【図５８】図５８は、ヒトの髪の毛の直径に略等しい直径を有する２０子糸を製造するために一緒にして積み重ねられた約２０のＭＷＮＴの単糸を示すＳＥＭ顕微鏡写真である。
【図５９Ａ】図５９Ａ−Ｃにより、マトリクスアドレス可能な熱量計型粒子検出器の製作過程における構成要素および連続した段階が概略的に図示される。Ａ）によりナノファイバーの配向の結果として、高い異方性の電気伝導性および熱伝導性を有する自立式のナノファイバーシート導電体が描かれる；Ｂ）により２個のナノファイバーシート導電体（Ａに示されたタイプの）がフレームの対向する側から延びて取り付けられその結果直交しているナノファイバーシートの導電体および長方形の中心部開口部を有する金属電極パッドの配列を含むフレームが描かれる。金属電極パッドは温度感応性材料の薄膜で被覆される。Ｃ）により本発明の幾つかの実施形態に基づきフレームの対向する側に取り付けられた２つの直交配列のナノファイバーシートが描かれる。
【図５９Ｂ】図５９Ａ−Ｃにより、マトリクスアドレス可能な熱量計型粒子検出器の製作過程における構成要素および連続した段階が概略的に図示される。Ａ）によりナノファイバーの配向の結果として、高い異方性の電気伝導性および熱伝導性を有する自立式のナノファイバーシート導電体が描かれる；Ｂ）により２個のナノファイバーシート導電体（Ａに示されたタイプの）がフレームの対向する側から延びて取り付けられその結果直交しているナノファイバーシートの導電体および長方形の中心部開口部を有する金属電極パッドの配列を含むフレームが描かれる。金属電極パッドは温度感応性材料の薄膜で被覆される。Ｃ）により本発明の幾つかの実施形態に基づきフレームの対向する側に取り付けられた２つの直交配列のナノファイバーシートが描かれる。
【図５９Ｃ】図５９Ａ−Ｃにより、マトリクスアドレス可能な熱量計型粒子検出器の製作過程における構成要素および連続した段階が概略的に図示される。Ａ）によりナノファイバーの配向の結果として、高い異方性の電気伝導性および熱伝導性を有する自立式のナノファイバーシート導電体が描かれる；Ｂ）により２個のナノファイバーシート導電体（Ａに示されたタイプの）がフレームの対向する側から延びて取り付けられその結果直交しているナノファイバーシートの導電体および長方形の中心部開口部を有する金属電極パッドの配列を含むフレームが描かれる。金属電極パッドは温度感応性材料の薄膜で被覆される。Ｃ）により本発明の幾つかの実施形態に基づきフレームの対向する側に取り付けられた２つの直交配列のナノファイバーシートが描かれる。
【図５９Ｄ】図５９Ｄにより、鉄製の細線（５９１１）およびコンスタンタンの高感度熱電対を使用する１枚シート熱量計型粒子検出器が示される。
【図６０】図６０により抵抗値の温度係数が低い異方性抵抗体が概略的に図示され、それは平らな絶縁性基板の上に堆積するかまたは利用する巻数によって所望の抵抗値を与えるために絶縁性の円柱状基板の上に巻き付けて作られる。
【図６１】図６１により、透明な電磁（ＥＭ）シールドの構成の中に配列されたナノファイバーシートが概略的に図示され、それは固体状態で引き出されたナノファイバーシートによって得られる、可撓性、電気伝導性、透明性、無線周波およびマイクロ波の吸収性、および２色性を有利に用いることができる。
【図６２Ａ】図６２ＡによりカーボンＭＷＮＴナノチューブシートを用いるガスセンサーが概略的に図示され、その感度はＳＷＮＴの堆積層の使用によって高められる。ＭＷＮＴシートはここでは一連の平行な線を使用して概略的に表示されているが、ＭＷＮＴシートに対するある程度の側部接続性があることが認識されるべきであり、この側部接続性の度合いによってシートの機械的ロバスト性の増加とシートの異方性の減少の両方が行われる。
【図６２Ｂ】図６２ＢによりＳＷＮＴシートがベンゼンとアルコールのどちらの蒸気に暴露されても、抵抗値に大きな変化が生じることが例証され、これによりデバイス構想の実現可能性が裏付けられる。
【図６３】図６３により、場合により可撓性または弾性の基板の上に積層された配向ナノファイバーシートで製造された透明アンテナが概略的に図示される。
【図６４】図６４によりマイクロ電子チップから過剰な熱を散逸させるためのナノファイバーシートをベースにした熱交換器が概略的に図示される。ナノチューブシートは銅板として示されるヒートシンクに対する積層体により接続される。
【図６５】図６５Ａ−Ｄにより、カーボンチューブのフォレストから初期の引き出し方法を使用して製造された異なるタイプのカーボンナノチューブ糸の陰極を描いたＳＥＭ画像が示される：（Ａ）撚りのかかった単糸。（Ｂ）ノットされた双糸。（Ｃ）一緒にノットされた多数糸。および（Ｄ）ガラス細管に螺旋状に巻き付けられた単糸。
【図６６】図６６Ａおよび６６Ｂにより、（Ａ）横軸方向に平らな陰極の幾何形状、および（Ｂ）ＭＷＮＴの撚り糸からの電界放出のための垂直の単一終端陰極がそれぞれ概略的に図示される。
【図６７】図６７は垂直な単一終端の幾何形状のＭＷＮＴ糸からの電界放出の典型的な電流−電圧（Ｉ−Ｖ）プロットである。短時間（１ｍｓ）で高電圧（２ｋＶ）のパルスが糸を垂直に持ち上げるために予め適用された。
【図６８】図６８によりＭＷＮＴ糸の撚りのかかった単糸の終端から放出された光のスペクトル、およびこのスペクトルのプランクの完全黒体放射則（実線）に対する適合性が示される。高電流においてはナノチューブ糸からのこの光放出は電子放出を伴う。差し込み図に高電流が使用された時のカーボンナノチューブ糸の先端に現れる白熱光を発する光源の写真が示される。
【図６９】図６９により多層カーボンナノチューブの撚り糸の側からの電子放出に対する、電流対印加電圧が示される。最初の電圧サイクルの間にあるヒステリシス挙動の結果として立ち上がり電圧の減少が確認され、この初期サイクルによって電子放出が改善されることが示される。
【図７０】図７０Ａおよび７０Ｂは、横軸方向の幾何形状にある（即ち、ナノチューブ糸の側面に対して横軸方向に放出）多層カーボンナノチューブの放射均一性を示す蛍光体スクリーンの画像である。画像は陰極と蛍光体スクリーン陽極の間に１ｍｍのギャップを設けて撮られた。ＡおよびＢの画像に対して印加された電圧は、それぞれ１．５ｋＶ、３ｋＶのマイナスのパルス電圧であった。
【図７１】図７１は、平らなパターン化された幾何形状になっている多層ナノチューブ糸からの電子放出に基づいてパターン化したアルファの数値表示見本を示す蛍光体スクリーン画像である。画像は陰極と蛍光体スクリーン陽極の間に１ｍｍのギャップを設けて撮られた。マイナスの３ｋＶパルス電圧が陰極に印加された。パルスの繰り返し速度は１ｋＨｚでありそしてデューティサイクルは１％であった。
【図７２】図７２により本発明の幾つかの実施形態に基づくナノファイバーの撚り糸が概略的に図示され、この中で電子の電界放出はナノファイバー糸の側面から優位に起こる。糸の側面からナノチューブおよびナノチューブの束が横軸方向に延びていて、それにより電界ラインの濃縮を介して増幅された電界放出が提供される。その様な横軸方向のナノチューブおよびナノチューブの束により電界ラインが濃縮され（陽極から発せられる矢印として示される）、これにより電界放出が増強される。
【図７３】図７３により、本発明の幾つかの実施形態に基づく、高電界におけるナノファイバーの撚り糸の終端の解撚により増強された、電気伝導性ナノファイバー糸の終端からの電界放出が概略的に図示される。このタイプのナノファイバー糸の終端による放出は、特に点タイプの電子供給源としての用途に適する。
【図７４−１】図７４ＡおよびＢにより、電界放出期間の糸の巻き戻し物の２つの異なる倍率（ＡおよびＢ）でＳＥＭ顕微鏡写真が示される。糸には多数のナノファイバーの末端による毛羽立ち状の糸が生成され、その様な先端が特に電子の電界放出の増強に適する。
【図７４−２】図７４Ｃには陽極に最も近い糸領域に電界効果の結果としての毛羽立ち状ナノファイバー糸の形成が概略的に図示される。図示されたナノファイバー糸はワイヤまたは円筒毛細管の周りに螺旋状に巻き付けられる。
【図７５】図７５Ａ−Ｄは、横軸方向の幾何形状の中にノットの無い（ＡおよびＢ）、ノットのある（Ｃ−Ｄ）の両方のナノファイバー糸をベースにした陰極からの光放出を描く蛍光体スクリーン上の画像である。写真の場合では、陰極糸のノットされた部分に電界誘導放出が抑制されて認められ、このことはナノファイバー糸陰極からの電子放出のパターン化に使用される。
【図７６】図７６Ａおよび７６Ｂは、自己改善型糸の冷陰極の電流対電圧（Ａ）および電流対時間（Ｂ）のカーブである。それにより操作時間の増加に連れて電流密度の増加および閾値電圧および操作電圧の減少が示される。
【図７７】図７７により電子放出ナノファイバー糸を支持するために織物を使用する構想が図示される。そこでは２個の電気伝導性のナノファイバー糸は直交して別の実質的に非電子放出性織物の中に織り込まれる。この絶縁性織物（または電気伝導性のナノファイバーが無いワイヤで構成される織物）により、電子放出ナノファイバーに対して柔軟な支持が与えられ、それらを電子放出目的の織物の中でパターン化された様式で配置できる。その織物および織物中のどの構成要素も発生された熱の散逸に役立たせることができ、電流密度は織物構造の密度およびトポロジーを変えることにより調節できる。
【図７８】図７８は電子放出要素がカーボンＭＷＮＴの撚り糸である、操作中のリン光発光ランプを示す写真である。このナノファイバー糸陰極はガラス円柱の中心部に位置する銅線の周りに巻き付けられる。
【図７９】図７９により、透明な絶縁性基板（７９０２）または透明な電気伝導性膜でコーティングされた基板で支持されたカーボンナノチューブのシート（７９０１）を備える透明な冷陰極電子エミッタが概略的に図示される。接触基板が絶縁性の個所に対しては、透明なナノチューブシートは電気的接触材料で接触される。それには電気伝導性のテープ（７９０３）が可能である。
【図８０】図８０によりナノチューブシートからの２つの電子放出経路が概略的に描かれる：（上部分）ナノファイバーの終端および側面での電界増強による電子放出、および（底部分）先端（シートから延びている自由末端）およびシート内部にあるナノファイバーの側面からの電子放出である。
【図８１】図８１により、リン光発光ディスプレイまたはランプのために通常の機器構成において使用される非透明性電子エミッタが概略的に描かれる。ここでは陰極（８１０２電子エミッタ）がディスプレイまたはランプの裏側にあり、光はディスプレイまたはランプの前側にあるリン光発光スクリーン（８１０５）からもっぱら前方方向に与えられる。
【図８２】図８２により、リン光発光ディスプレイまたはランプのために別の通常の機器構成において使用される電子エミッタが概略的に描かれる。ここでは陰極（８２０２電子エミッタ）はディスプレイの裏側（即ち、リン光発光スクリーン８２０５の後ろ）にあり、そしてチャージコレクタは透明なＩＴＯフィルム（８２０４）である。この幾何形状ではいくらかの光は後側に放射される。ディスプレイの背後からの反射に基づいてディスプレイレィには例えば表示コントラストおよび表示解像度の減少の様な様々な問題が生じる。
【図８３】図８３により本発明のディスプレイ構成が概略的に図示され、ここでは透明なナノファイバーシートの電子エミッタ（８３０３）がディスプレイの前側にあり、蛍光スクリーン（８３０５）により発光された光は背後の陽極板（８３０６）によって反射され、そして透明なナノファイバーシートの陰極（８３０３）を通過した後で観察者に届く。
【図８４】図８４により、どのようにして透明なナノチューブシートの電子エミッタ陰極が通常の液晶表示器（ＬＣＤ）のための有効なバックライト光源を作り出すために使用されるかが概略的に図示される。透明な冷陰極はナノチューブシートの中にある高度に配向されたナノチューブの存在によって偏光素子として機能するので背後光源の光は偏光される（それはＬＣＤ操作には望ましいことである）。
【図８５】図８５により、陽極として典型的に使用されるインジウム錫酸化物（ＩＴＯ）の代わりに、高密度化された透明カーボンナノチューブ（ＣＮＴ）のシートを使用する高分子発光ダイオード（ＰＬＥＤ）が描かれる。カーボンナノチューブシートの可撓性によりこのＰＬＥＤは基板が可撓性である場合高度に柔軟であってもよい。
【図８６】図８６により、陽極としてカーボンナノチューブのシートを使用する有機発光ダイオード（ＯＬＥＤ）が描かれる。ＰＬＥＤと同様に、このデバイスは高密度化された透明なナノチューブシートの上部面上に堆積された活性な低分子量の有機層を有する。カーボンナノチューブシートの可撓性によりこのＰＬＥＤは基板が可撓性となる場合高度に柔軟であってもよい。
【図８７】図８７により、陰極層から始まり、そして有機／高分子の機能性層の堆積に続く積み上げ方式の構築によるＰＬＥＤが描かれる。最終の層はカーボンナノチューブシート（陽極）であり、別の基板からのスタンピング手段、または自立式のナノチューブシートのデバイスを覆う敷設によって、そのデバイスの上に配置される。
【図８８】図８８により、アクティブマトリクスＯＬＥＤに対して、シリコンウエハの上に図８７に記載された積み上げ構造が描かれる。シリコンウエハはアルミニウム／カルシウムの接触パッドまたはトランジスタを包含できる。最初に高分子層が堆積され、上部にナノチューブシートの陽極が続く。
【図８９】図８９により、カーボンナノチューブシートを陽極および陰極の両方に使用する透明ＰＬＥＤが描かれる。その結果両方の電極およびデバイス自体が透明である。デバイスは可撓性／弾性の基板の上に構築でき、それにより柔軟で透明なディスプレイという最終的な目標が実現できる。
【図９０】図９０により、本発明の幾つかの実施形態による、上部の透明導電性電極としてカーボンナノチューブのリボンをベースとしたソーラー電池または光検知器が図示される。
【図９１】図９１により、本発明の幾つかの実施形態による、底部の透明導電性電極としてカーボンナノチューブのリボンをベースとしたソーラー電池または光検知器が図示される。カーボンナノチューブリボンの電極部分のＳＥＭ画像もまた、デバイスにおける配置から９０度回転させて、左側に図示される。
【図９２】図９２により、本発明の幾つかの実施形態による、上部および底部の透明導電性電極としてカーボンナノチューブのリボンをベースとしたソーラー電池または光検知器が図示される。
【図９３】図９３により、上部の透明導電性電極としてカーボンナノチューブのリボンをベースとした連結型ソーラー電池または光検知器が図示される。
【図９４】図９４により、ポリマー型ソーラー電池のスペクトル感度の例が示され、カーボンナノチューブによるチャージコレクタの光吸収性の増強およびＵＶおよびＩＲスペクトルバンドにおける電荷生成といった追加的な機能性が例証される。曲線１はＩＴＯ陽極に、曲線２−４はカーボンナノチューブシートの陽極に、曲線５は非常に薄膜のＡｕ／Ｐｄ層でコーティングされたカーボンナノチューブシートの陽極に、それぞれ対応している。
【図９５】図９５により、透明なナノチューブシートの陽極（正孔コレクタ）と光活性な電子コレクタとしてナノ結合されたポリマー／ナノチューブワイヤをヘテロ接合した、共役のポリマー／フラーレンの光活性のバルクのドナーアクセプタに基づいたプラスチックソーラー電池が概略的に描かれる。差し込み図により導電性ポリマー鎖から透明なナノチューブシートの陽極中のナノチューブの中への正孔移動が、およびポリマー／単層ナノチューブシステム中のエキシトン解離に基づく電子移動が同様に示される。
【図９６】図９６により、透明なナノチューブシートの多孔性構造の内部にある１００ｎｍスケール（平均で）の細孔の内側にナノスケールで統合化された共役化ポリマー／ナノチューブ複合材が概略的に描かれる。充填された細孔において光生成された正孔は、ポリマーの電荷収集長さ（約１００ｎｍ）の内部にある層状のナノチューブの上に、矢印で示されたように収集される。
【図９７】図９７は、透明な配向したカーボンナノチューブシートの陽極を利用する、偏光感応性の光電セルの、電流対電圧曲線を示す。
【図９８】図９８は、非常に薄膜（５ｎｍ）のＡｕ／Ｐｄがナノチューブの上にスパッタリングされたカーボンナノチューブのＳＥＭ画像を示す。未コートのナノチューブシートのＳＥＭ画像が比較のために示される。
【図９９】図９９により、カーボンナノチューブで製造された透明なゲート、ソースおよびドレインの電極および有機またはポリマー半導体の活性チャネルを備えた透明な有機電界効果トランジスタ（ＯＦＥＴ）が概略的に図示される。このデバイスの透明性によりソース−ドレイン電流の光変調が可能になり、それは光学的なチップ間の情報転送に役に立つ。
【図１００】図１００は先行技術の色素増感ソーラー電池（ＤＳＣ）の基本構造を示す概略図であり、ここではナノファイバーシートが陽極として使用できる。
【図１０１】図１０１により、色素増感ソーラー電池に対する新規な構成が概略的に図示される。ここではＤＳＣの通常の陽極が本発明の実施形態である透明なナノファイバーのシート、リボン、または糸で置き換えられる。陰極もまたナノレベルの細孔のチタニア（伝統的なＩＴＯの代わりに）でコートされた透明なナノファイバーのシート、リボン、または糸が使用される。
【図１０２】図１０２により、固体状態のシート製造方法または発明の実施形態を使用して製造された多層のカーボンナノチューブの透明シートの上に液体から堆積された単層のカーボンナノチューブのＳＥＭ画像が示される。
【図１０３】図１０３により多接合型のソーラー電池（タンデム型ソーラー電池）が図示される。その中で透明な上部電極（１０３０１）、および内部にある１個以上の透明な相互接続電極シートにより、採取光をソーラー光スペクトルのより広い領域に拡張することを介してエネルギー採取効率の増加が可能になる。
【図１０４】図１０４によりカーボンナノチューブ糸をベースにした燃料電池が概略的に図示される。
【図１０５】図１０５によりカーボンナノチューブ糸をベースにしたヒートパイプが概略的に図示される。
【図１０６】図１０６により、連続的にカーボンナノチューブおよびその他のナノファイバーを撚り糸に紡糸するための装置が概略的に図示される。その中で２個のモータが撚糸およびボビン上に糸を巻き取るために使用される。そしてこれらのモータの相対的回転速度により糸の長さ当たりにかけられた撚り数が決定される。
【発明を実施するための形態】
【００６３】
好ましい実施形態の詳細な説明
本明細書に記載する発明の実施形態は、非常に有用な特性を有するナノファイバーの糸、リボン、およびシートの新規な製造方法、物体の構成、および応用を提供する。例えば、本発明のカーボンナノチューブの糸は以下の独特な特性および独特な特性の組み合わせを提供する：（１）防弾チョッキに使用されるファイバーと匹敵する強靭性、（２）ノットでの破損に対する耐性（防弾チョッキに使用されるケブラー（登録商標）およびスペクトラ（登録商標）のノッティングに対する感受性と対照的に）、（３）高レベルの電気および熱伝導性、（４）高レベルの可逆的エネルギー吸収性、（５）破損歪みが、同じ靭性を有する他のファイバーにおける数％の破損歪みと比較して１３％まであること、（６）クリープに対する非常に高い耐性、（７）空気中で４５０℃にて１時間加熱した場合でさえも強度を保留すること、および（８）空気中で照射された時でさえも非常に高い放射線耐性およびＵＶ耐性を有すること。
【００６４】
更に、発明者（即ち出願人）らは、これらのナノチューブ糸が１μ直径の糸（またはより小さいまたはより大きい直径の糸）として紡糸でき、そして双糸、四子糸、およびそれ以上の多数子糸を製造するため任意に合撚されることを示す。加えて、発明者らは上記の特性を有する新規な糸がカーボンＳＷＮＴまたはカーボンＭＷＮＴのいずれかを使用して紡糸できること、製造するには後者が前者よりもはるかに安価であることを示す。
【００６５】
発明の実施形態はまた、商業的に役に立つ割合で任意に大きな幅を有するナノファイバーシートの製造も提供する。これらのシートは光学的に透明であり、最強のスチールシートおよび高重量強度のために超軽量な航空機に現在使用されているマイラー（登録商標）、およびケブラー（登録商標）のシートよりも高い重量強度を有する。
【００６６】
重要な点は、発明者らはこの技術が様々なナノファイバーの中の様々な糸、シート、およびリボンの製造にどのようにして使用できるか、およびこれら製造されたナノファイバーの糸、シートおよびリボンがどのように応用されるか、についても教示する。
【００６７】
本発明の実施形態を最も効率良くかつ明確に記載する目的のために、本明細書ではナノファイバーはファイバー軸に垂直な最大厚さが１００ｎｍよりも小さいファイバーまたはリボンとして定義される。
【００６８】
特定の系にたいして最小でありうるナノファイバーは束および束の集合物（それらは同様に上記のナノファイバー定義の分類に該当する）を形成するので、本発明者らはこの結果本明細書で記載するナノファイバーを、その個々の性質が、前処理の配列の組み立て品または製造したシート、リボン、または糸構造体のいずれに対しても重要に関連している最小直径のナノファイバーと定義する。
【００６９】
同様に、他に特別な表示が無ければ、ニット化された、ブレード化された、織り込まれた、の用語には区別がない。本明細書でこれらの用語の相違を無視する理由は、これらの用語のどれかについてなされた記載はこれら用語および類似用語の全てに対して通常適用できるのが一般的であるからである。同様に２個積み重ねた撚り合わせた、の用語および類似の用語は撚り合わせ糸（即ち積み重ねた）に対して等価として使用される。
【００７０】
本発明においてのナノファイバーを撚り糸に紡糸する課題は、特定の幾何形状を与えるためにうまく撚糸を利用して約１０００の重ね合わせをする普通の紡糸に関する先行技術を小型化したものである。選択的に好ましくは、直径Ｄの撚り糸に対する単位ファイバー長さ当たりの一方向に適用される最大全撚り数は少なくとも約０．０６／Ｄであり、ナノファイバーに関する有意な構成要素は（ｉ）約５００ｎｍ未満の最高幅である、（ｉｉ）幅に対する長さの最小値が少なくとも約１００である、および（ｉｉｉ）糸の円周に対するナノファイバー長さの比は約５よりも大きい、ことである。
【００７１】
固体状態の引き出し方法でナノチューブシートおよびリボンを製造するために、選択的に好ましくは、ナノファイバーに関する重要な構成要素は（ｉ）約５００ｎｍ未満の最大幅である、（ｉｉ）長さ対幅の最小比が少なくとも約１００である、ことである。
【００７２】
正味の撚り数は、初期のファイバーのアセンブリから使用用途の製品までのすべての加工の間に導入される総体的撚りとして定義される。結果として解撚をもたらすプロセスは正味の撚り数の評価に含まれる。撚り糸に対して選択的に好ましくは、一方向の最大全撚り数は（発生する可能性のある反対方向への撚りを補正しないで）、少なくとも０．０６／Ｄである。選択的に好ましくは、ナノファイバー糸に対する（反対方向にかけられた糸撚り数を補正したとして定義した）正味の撚り数は、ある用途に向けては約ゼロから約０．１２／Dターンまで変更でき、その他の用途向けには少なくとも０．１８／Ｄである。
特に破断無しに高い変形性および低い糸強度が必要とされる用途（例えば、作動する材料が主として糸の中に吸収される材料である糸アクチュエータなど）の目的には、正味の糸撚り数は０．１８／Ｄ以上であることが好ましい。
【００７３】
本発明の目的として、本明細書において仮撚りは、ある方向の撚りとして定義され、反対方向に本質的に等しい撚り数で撚糸することがその後に続き、その結果正味の撚り数が本質的にゼロになる。本明細書における該定義は、糸の中間的位置で単に撚糸することによって（その結果撚り位置のある側で撚りが導入され、撚り位置の反対側で自動的に実質的に撚りが除かれる）、または糸の末端での最初の撚りおよびその次の同じ糸末端に対する等しい撚り数を反対方向にかけることによる元の撚りの解撚によって、ゼロに近い正味の撚り数が導入されるかどうか、に適用される。
【００７４】
本発明者らは、リボンは少なくとも１ｍｍの幅を有するものとして定義することにより、リボンとリボン形状糸（糸とも称される）を区別する。
【００７５】
引き出しベースの製造方法の目的に対して、本発明者らは予備的主要および主要のナノファイバーアセンブリを定義する。ナノファイバーの予備的主要アセンブリは少なくとも略平行なナノファイバー（即ち配向したナノファイバー）のアセンブリであり、それは配向したナノファイバー糸、ナノファイバー糸の撚り糸（正味のよりが殆ど無い仮撚りの糸を含める）、ナノファイバーリボン、またはナノファイバーシートの製造プロセスの間にナノファイバーの配向方向の実質的変化を受けるものである。ナノファイバーの主要アセンブリは、配向したナノファイバーの配列またはある配向方向に集束するナノファイバー配列であり、ここでは糸、シート、またはリボンの形成のための引き出し方向が、ナノファイバーの配向方向またはその方向に集束しているナノチューブ配向の方向である。
【００７６】
固体状態での製造方法は、ナノファイバーのー糸、リボン、またはシートの形成の間に必要とされる液体が無い状態で実施される方法である。
【００７７】
必要とされるナノファイバーの特性が、明らかにカーボンナノチューブに対して得られないものである場合、カーボンナノチューブは本発明の実施形態に対して、選択的に好ましいとされるナノファイバーのグループに入れられるナノファイバーである。同様に、ナノファイバー配列をシート、リボン、または糸に変換するために採用される製造方法は、本発明の実施形態の固体状態での製造方法によるのがより好ましい。
【００７８】
同様に、少なくとも１本の単糸を合撚して製造される糸は、単糸を含むと解釈される。
【００７９】
本発明の実施形態を更に理解できるようにするため、発明者らは本明細書中でノットという用語を数学的ノットおよびアンノットと称されるノットの両方に使用する。アンノットはローブまたは糸の末端を使用しないで廉価に結びつけることができるからである。アンノットの有用な例は引き結びである。
【００８０】
アンノットは重要である。それは例えば通常の製織プロセス中に経済的に製造できるため、および引き結びであるアンノットの（糸の末端に応力による）解放が任意の重量のナノファイバー糸に対する破損の前にエネルギー散逸（即ち糸の靭性）を増加させるのに役に立つ手法であるからである。  
【００８１】
１．フォレストベースのナノファイバー製作の発明の実施形態
（ａ）ナノファイバー・フォレストからの撚りをベースにした紡糸
本発明の一つの好ましい方法には、ナノチューブ・フォレストからのカーボンナノチューブの撚りをベースにした紡糸がかかわる。フォレストと称されるのはナノチューブが基板から略平行に並び立つ樹木のように成長し、同じ位の高さを有するからである。紡糸に使用されるナノファイバー・フォレストの性質は非常に重要であり、別のセクションで詳述する。大抵のナノファイバー・フォレストは撚りのかかった糸、リボン、またはシートの製造に不向きである。その他のナノファイバー・フォレストは、余りにも弱すぎて大抵の用途に使用できない糸またはリボンをもたらす。例えば、Ｊｉａｎｇ等は、彼等が成長させたナノチューブ・フォレストから非常に弱い撚りの無い糸の製造を記載した（Ｎａｔｕｒｅ  ４１９，８０１（２００２）および米国特許出願公開第２００４００５３７８０号（２００４年３月１８日））。これらの糸は使用されたカーボンナノチューブ・フォレストの機能が低いため、および強度の増加を与えるための撚りの方法をナノファイバーにダウンスケールすることができていないため、弱いのであろう。
【００８２】
本発明の幾つかの重要な実施形態において、糸はナノチューブ・フォレストから引き出される間に同時に撚りを入れられる。引き出しの間にこの撚糸するプロセスを達成するために実験室で使用された設備が図１に示され、そして図２Ａ、および２Ｂはナノチューブにナノチューブ・フォレストから引き出しと同時に撚糸する紡糸の間にナノチューブアセンブリを糸にすることを示すＳＥＭ写真である。図１において要素１０１はナノチューブ・フォレストであり、実施例１に記載されたように調整された。要素１０２はシリコンの成長基板であり、要素１０３はフォレストから引き出されたリボンであり、要素１０４はこのリボンに撚りを入れた結果として得られたナノチューブ糸であり３次元で見ると楔形状でありその楔の最高の厚さはナノチューブ・フォレストの高さに大体等しい。要素１０４は通常の織物プロセスにおいてしばしば「撚糸の三角」と呼ばれる。ナノチューブの楔と糸の両方が重なった画像は鏡面状シリコン基板の反射に基づく。要素１０５は小型の木製紡錘の末端であり、その周りにナノチューブファイバーが巻き取られる。要素１０６はこの木製紡錘をモータ１０７の回転棒に付設する接着テープである。
【００８３】
図１において、引き出し方向は元のナノチューブ方向に対して直交に非常に近くそしてシリコン基板に対して平行である。それでも、紡糸工程は十分にロバストであり初期のナノチューブの方向と引き出しの間の角度は９０度から殆ど０度まで減少する。この紡糸プロセスは連続的に糸を紡糸するための自動化を受け入れやすいが、実施例２はナノチューブ・フォレストから２０００ｒｐｍ以下で操作された可変速モータを使用して撚りを入れながらハンドの引き出しによって調整された糸について説明する。撚り糸の直径は１μ以下から１０μ以上までの範囲にあり、ＭＷＮＴ糸が引き出されるナノチューブ・フォレストにおける側壁面積に依存して変わる。ナノチューブ長さ（約３００μｍ）よりも約数１００倍小さい糸直径および大きい撚り数（約８０，０００回／ｍ）が得られた組み合わせにより、非常に魅力的な特性を有する糸になる結果が得られた。
【００８４】
糸紡糸のための本発明の実施形態の撚りをベースにしたナノファイバーの引き出しおよびその他のナノファイバーの引き出しのために、ナノファイバーはナノファイバー・フォレストの側壁の全高さから本質的に同時に引き出されることが好ましい。
【００８５】
本発明者らは、その様なナノスケールのファイバーの撚糸紡糸から非常に有用な特性を得ることは多数の条件が最適化されることを必要とすること、およびこれらの条件により多数の好ましい実施形態の基礎が与えられることを見出した。その様な条件は以下に記載される。
【００８６】
第一に、ナノファイバーの重要な構成要素は選択的に好ましくは、約５００ｎｍ未満の最大厚さを有する。円形のナノファイバーに対しては、この最大厚さはナノファイバー直径に対応する（もしナノファイバーがナノリボンであればそれはナノファイバーの幅である）。選択的に更に好ましくは、前記ナノファイバーの重要な構成要素は約１００ｎｍよりも少ない最大厚さを有するべきである。選択的に最も好ましくは、前記ナノファイバーの重要な構成要素は約３０ｎｍよりも少ない最大厚さを有するべきである。重要な構成要素において、本発明者らはナノファイバーの厚さ分布の構成要素が糸の特性に大きな影響を及ぼすのに十分有力であることを言う。
【００８７】
第二には、ナノファイバーは選択的に好ましくは、最小のアスペクト比、即ち、直径に対するナノチューブの長さの比が最も薄い側面部で少なくとも約１００を有するべきである。更に好ましくは、ナノファイバーは最も薄い側面方向においての厚さ対長さの比の最小値で少なくとも約１０００を有するべきである。最も好ましくは、ナノファイバーの大多数の重量分率の構成要素が、最も薄い側面部におけるアスペクト比で少なくとも約１００００を有するべきである。
【００８８】
第三には、選択的に好ましくは、糸におけるナノファイバーが、糸円周に対するナノファイバー長さの比の最小値で約５よりも大きい値を有することである。より好ましくは、糸におけるナノファイバーが、糸円周に対するナノファイバー長さの比の最小値で約２０よりも大きい値を有することである。最も好ましくは、ナノファイバーの主な重量構成要素が、糸円周に対するナノファイバー長さの比の最小値で約５０よりも大きい値を有することである。
【００８９】
第四には、反対方向にかかる可能性のある撚りを未補正にし、撚り糸の直径をＤとした時の糸の長さ当たりに入れられる最大撚り数が、選択的に好ましくは、少なくとも０．０６／Dターンである。幾つかの用途のために選択的に更に好ましくは、撚り糸直径Ｄに対
してかけられる最大撚り数は少なくとも約０．１２／Dターンである。幾つかの用途のた
めに選択的に最も好ましくは、撚り糸直径Ｄに対してかけられる最大撚り数は少なくとも約０．１８／Dターンである。幾つかの用途に対して好ましくは、かけられる最大撚り数
は０．０６／Dターン以上で、０．１２／Dターン以下が好ましい。
【００９０】
糸における重量平均のナノファイバー長さは選択的に好ましくは、少なくとも糸撚り数（糸の長さ当たりに測定した回数）の逆数の約２倍である。
【００９１】
加えて、選択的に好ましくは糸におけるナノファイバーの全重量分率の少なくとも２０％が糸表面の近傍から糸内部の奥まで移動し、そしてナノファイバー長さの約５０％未満のある距離において糸表面の近傍に戻るということが選択的に好ましい。より好ましくは、糸におけるナノファイバーの主要重量分率が糸表面の近傍から糸内部の奥まで移動し、そしてナノファイバー長さの約２０％未満のある距離で糸表面の近傍に戻る。
【００９２】
ナノファイバー糸に対する撚糸ベースの紡糸方法は、主要アセンブリを与えるためにナノファイバーを略整列配置または整列に向かって集束するよう配置することによって達成されることが好ましい。主要アセンブリは上記のようにナノチューブが引き出し方向と略平行に配置されるかまたはその様な整列に集束されるかしたものとして定義される。従って、引き出し方向に依存してナノチューブアセンブリは主要アセンブリから上記定義の予備的主要アセンブリに変化することが可能である。
【００９３】
この主要アセンブリは選択的に、引き出し方向に依存して主要アセンブリまたは予備的主要アセンブリのいずれかである、ナノチューブ・フォレストのような前駆体アセンブリから形成できる。整列に向かって集束するナノファイバーは、ナノチューブ・フォレストからこれらのナノファイバーを引き出すことによって形成できる。このナノファイバー・フォレストは主要アセンブリの形成のためにまたは主要アセンブリとして好適であり、平面的または非平面的な基板の上にあることができる。そしてフォレストにおけるナノファイバーは実質的に基板表面の全体に渡って、または表面の一部のみのどちらかに堆積できる。同様に、異なるタイプのナノチューブが表面の異なる領域にまたは同じフォレスト領域中で混合して堆積可能である。
【００９４】
ナノチューブ糸の紡糸およびリボンおよびシートの引き出しを容易にする便宜上、曲がったフォレスト基板のフォレスト占有面積に対する最小の半径は場合によってはフォレストの最高高さの１０倍以上である。
【００９５】
糸製造のための撚糸プロセスは（ナノファイバー・フォレストなど）予備的主要アセンブリの近傍で達成できる（図２で図示したように、ここでＢはＡよりも高い倍率である）。このような場合では長方形ナノチューブリボンは撚りプロセスの前では形成されない。その代わりに、長方形ナノチューブリボンはフォレストから引き出され、長方形リボンが実質的に形成された後で糸に撚りを入れて形成できる。
【００９６】
図２において紡糸の三角形がナノチューブをフォレストから引き出す時に形成され、連続的に集成して実質的に円形の断面を有する糸を形成することに留意することが大切である。ナノスケールに至るまでの紡糸の三角形の幾何形状は、紡糸のために選択されたナノファイバー・フォレストの側壁（即ち、突端）の幅、フォレストの高さ、および紡糸された糸のために必要とされるねじれ角（それは言い換えると、糸の引き出し速度に対する糸の撚り速度の比で決定される）に関連する。集束ゾーン（紡糸の三角形）におけるナノファイバー配置の強度は糸の強度よりも低いので、略円形の断面を有する部分的に撚りがかかった糸への集束は実質的にナノファイバー・フォレストのまたはいずれかの種類の予備的主要アセンブリの約５０ｍｍ内側で完成するのが選択的に好ましい。選択的により好ましくは、紡糸の三角形の先端を製造するためのこの実質的に完成した集束はナノチューブ・フォレストから約５ｍｍ範囲内で起こる。最適の集束距離はまたフォレストの高さに依存する。選択的に好ましくは、この略円形の断面を有する部分的に撚りがかかった糸への実質的に完成した集束は、ナノファイバー・フォレストの平均的高さの５０倍よりも少ないナノファイバー・フォレストからの距離の範囲内で起こる。選択的により好ましくは、この実質的に完成した集束は、ナノファイバー・フォレストまたはいずれかの種類の予備的主要アセンブリの平均的高さの約５倍よりも少ない距離の内側で起こる。
【００９７】
図２において初期の撚りの芯形成は、明らかに引き出しの間の撚りがかかっている楔の略中心にあることに留意することも重要である。場合により、糸の芯形成は楔の末端と楔の頂点の間の距離の１／４から３／４で出現するのが好ましい。場合により、撚りがかかったファイバーの芯が楔の両側面翼の間の横方向距離の１／４から３／４の間で出現するのが同様に好ましい。
【００９８】
驚いたことに、本発明者らは引き出しの角度（引き出し方向とフォレストにおけるナノファイバーの方向の間の角度）が９０度と殆ど０度（基板および付設したフォレストの平面に対して殆ど直交）の間で有効に変化できることに気付く。幾つかの紡糸プロセスに対して引き出しの角度は約９０度と６０度の間が好ましいし、別のプロセスに対しては約０度と５０度の間にある引き出しの角度が好ましい。
【００９９】
場合によっては、ナノファイバー・フォレストは成長基板から剥ぎ取られこの成長基板に付設されずにナノファイバー糸、リボン、またはシートに紡糸される。この剥ぎ取りプロセスは場合によっては紡糸プロセスの間で起こることもある。フォレスト基板が引き出し角度を制限しない場合、引き出し角度は任意的に好ましくは、フォレストの平面上の８５度からフォレストの平面下の８５度までの範囲に渡って変化する。
【０１００】
成長基板から剥ぎ取られたナノファイバー・フォレストは場合により、互いに積み重ねられ、層の配置を提供し、それからナノファイバー糸が紡糸される（実施例４３参照）。場合により、これらのナノファイバー層は任意に機械的にフォレストの平面に直交して圧縮され、隣り合うナノチューブ・フォレスト層の中にあるナノファイバーの間にある程度の相互浸透をもたらすことができる。積層されたナノチューブ・フォレストにおけるフォレスト層は、場合によりフォレストの内部で同じ高さおよび密度を有するナノチューブを含んでもよい、またはそれらはフォレスト内部のナノチューブ高さおよび密度、個々のナノチューブ・フォレスト内部におけるナノチューブの化学的組成または構造、または選択的なコーティング材料または摩擦助剤において異なっていてもよい。
【０１０１】
隣接し、接触しているフォレストにおけるナノファイバーは、場合により末端間または末端近傍の側壁結合を異なる層の個々のナノファイバーまたはナノファイバー束の間に結合を引き起こす反応性グループで終端処理できる。そのような結合プロセスによりその他の場合で可能な紡糸速度よりも速い速度が可能になりそしてナノファイバーまたはナノファイバー束の長さを効果的に増加させることにより糸の特性を改善できる。
【０１０２】
引き出し・撚糸の紡糸プロセスは便宜的および選択的に好ましくは、周囲温度付近、即ち、通常の室温または意図した加熱または冷却なしで到達する温度、で実施される。しかし、幾つかの実施形態において、場合によっては引き出し・撚糸プロセスが周囲温度以上または以下で実行される。例えば、そのようなより高い、またはより低い温度は、場合により、引き出し・撚糸プロセスのための直接的または間接的なファイバー相互間の結合の度合いを最適化するために採用される。例えば、ファイバー相互間の結合助剤が、場合によっては成長基板から剥ぎ取られたナノチューブ・フォレストに対する自己支持性能をもたらすために採用される。ナノファイバー・フォレストの端部付近での局所的加熱が、結合助剤を蒸発させる、または結合助剤を流体にするために有効的に採用され、引き出し・撚糸プロセスが最も生産的に行われる。同様に、前記の加熱プロセスは引き出し・撚糸プロセスを容易にする、または糸特性を改善する気相添加物との反応のために使用される。この加熱は様々な手段、例えば、可視光線、紫外線、赤外線、無線周波、またはマイクロ波周波数の吸収により誘起される加熱、または固相または気相の接触加熱を使用した抵抗加熱（およびこれらの組み合わせ）の使用、によって実行される。加熱または冷却のプロセスにより、ナノファイバーの温度は場合により、−２００℃および２０００℃の間で提供される。選択的により好ましくは、この加熱または冷却プロセスは−２０℃と５００℃の間である。幾つかの発明実施形態に対して、選択的に最も好ましくは、撚りのかかったナノファイバー糸を形成するための初期の引き出しステップおよび初期の撚りステップは６０℃以下で実施される。ナノチューブ・フォレストの端部のような紡糸が行われる領域の局所加熱は、紡糸された糸とナノチューブ源の間に電圧を印加しそれによりナノファイバー糸に沿って電流がもたらされる抵抗加熱により有効的に実行される。
【０１０３】
特に有益な構成の一つは、ナノファイバーを炉の領域（ＣＶＤがフォレストとしてナノファイバーを成長させるために使用される）から、フォレスト中のナノファイバーが引き出し・撚糸されるか、またはナノファイバーリボンまたはシートがナノファイバー・フォレストから引き出される領域に連続的に移動する表面の上にフォレストとして合成することである。炉領域におけるナノファイバー・フォレストの成長の方法は、当技術分野で公知の様々な方法および実施例１に示された様なこれらの方法の変形によって可能である。
【０１０４】
選択的に好ましい方法の１つにおいて、成長基板は柔軟なベルトであるかまたは移動ベルトに付設されるかのどちらかである。この移動ベルトによりナノファイバー・フォレストが製造装置のフォレスト成長領域から糸が撚糸紡糸またはナノファイバーまたはシートが紡糸される領域に運搬される。撚りを入れ紡糸されたナノファイバー糸、ナノファイバーリボン、またはナノチューブシートが場合により連続プロセスで、ナノファイバー糸リボンが場合により合撚され、ナノファイバーリボンまたはシートが積層される製造ステップへ移送され、ナノファイバーの糸、リボン、またはシートが場合により薬剤でオーバコートされるかまたは浸潤される。その（ポリマーなど）薬剤により（例えば、ナノファイバー間の結合の増強、電気絶縁性の付与、または電気化学デバイスの用途向けにこれらの糸、リボン、およびシートを使用するためにイオン導電性の付与など）様々な機能のいずれかが供給される。
【０１０５】
ベルトまたはドラムの材料およびナノチューブ・フォレストの成長の両方に適合する材料は本文中において既知である。例えば、Ｃｈ．Ｅｍｍｅｎｅｇｇｅｒ等はアルミニウムおよびコバルトがナノチューブ成長の基板に適合することを報告している（Ａｐｐｌｉｅｄ  Ｓｕｒｆａｃｅ  Ｓｃｉｅｎｃｅ  １６２−１６３、４５２（２０００））。加えて、Ｌ．Ｌｉａｎｇ等はナノチューブ・フォレストの成長のための多くの金属の酸化表面応用について記載し、金属酸化物層の利点はフォレスト成長の触媒の不活性化を防止することである、と記載している（米国特許出願公開第２００４０１８４９８１Ａ１号）。
【０１０６】
別の適合するドラムの材料はアモルファスＳｉＯ２または結晶ＳｉＯ２（クオーツ）の外層であり、それはナノチューブ・フォレストの成長に対する有効な基板材料であり、またそれぞれの上に少なくとも８個のフォレストが成長することがわかっている（Ｘ．Ｌｉ等、Ｎａｎｏ  Ｌｅｔｔｅｒｓ，５，１９９７，（２００５）およびＹ．Ｍｕｒａｋａｍｉ等、Ｓｃｉｅｎｃｅ，３８５，２９８（２００４））。ＳｉＯ２は、ベルト上のＳｉＯ２層がＳｉＯ２の破損が発生しないようなベルトの最大曲率半径と比較して十分に薄い（通常ベルトを移動するためのローラの半径におよそ相当する）限りにおいて、ナノチューブ・フォレスト成長に使用されるベルトの上の層の用途としても適合する。
【０１０７】
幾つかの実施形態において、主要または予備的主要の配列を製造するためのナノチューブの合成、およびナノチューブの紡糸は回転するドラムを採用した連続プロセスとして実行できる。このドラムは少なくとも直径５０ｃｍであることが好ましい。ドラムの片面でのナノファイバーの合成（ＣＶＤ法により製造されたフォレストなど）は、ナノファイバー系の引き出しおよび次の撚糸ベース、仮撚糸ベース、または液体による高密度化ベースの紡糸プロセスが続き、回転ドラムから離れて糸の製造またはリボンまたはシートの引き出しが行われる。
【０１０８】
別の代替法として、主要または予備的主要のナノチューブ配列の製造およびナノチューブの紡糸は、例えば主要または予備的主要のナノファイバーの配列を含む基板をロール状に巻きつける別の装置で実行される。この巻きつけは撚糸、特に引き出し・撚糸紡糸プロセスとは別のプロセスとして解かれる。
【０１０９】
実施例３７はその様な方法を例証し、フォレスト紡糸のナノチューブシートはプラスチックフィルム基板に取り付けられ、液体湿潤を使用してこの基板上で高密度化および蒸発が行われ、次いでプラスチックフィルム基板からナノチューブリボンを引き出し、このリボンに撚糸することによってカーボンナノチューブ糸に引き出し・撚糸紡糸される。
【０１１０】
主要アセンブリまたは予備的主要アセンブリ上のナノファイバーは任意にパターン化され、そして同じ基板上に異なるナノファイバーのパターン化堆積が任意に採用され、そしてこれらの異なるナノファイバーは任意に同じ糸または異なる糸のどちらかにに紡糸できる。その様なパターン化されたナノファイバー堆積物は、例えば、パターン化されたナノファイバー成長触媒の堆積によって得られ、撚り糸の直径または紡糸されたリボンの幅の決定のために使用できる。移動ベルトまたは回転ドラムが使用される上記の発明の実施形態として、このパターン化されたナノファイバー堆積物は基板の置換方向に延びて平行なストリップ状であることが望ましい。
【０１１１】
ナノチューブのパターン化された堆積の有用な代替法として、ナノチューブが基板上に均一に成長され（例えば、ドラムまたはベルトの表面上にナノチューブ・フォレストをＣＶＤによって堆積する様に）そして続いて行う引き出し・撚糸紡糸に向けたナノチューブ配列のパターニングのためにレーザトリミングが使用される。このレーザトリミング
は選択的に好ましくは、除去されたナノチューブの狭いラインはナノファイバー・フォレストがレーザビームに対して大部分は未暴露である領域を平行に分離するように行う。ナノチューブを除去されたこれらのラインは、ドラムの回転またはベルトの移動の結果によるその移動方向に対して平行であることが好ましい。レーザトリミングはナノファイバー・フォレスト中のナノファイバーの高さを均一に減少させるためにも使用される。紡糸に使用されるナノファイバー・フォレストのストリップの長さに沿ってナノファイバーをその様にトリミングすることにより、引き出し・撚糸された糸の長さに沿って糸構造をコントロールする。フォレストのストリップの長さに沿ってナノチューブ高さをその様にトリミングすることは任意に周期的に行われ、その結果製造された引き出し・撚糸されたファイバーは構造中にファイバーの長さに沿って周期的に変動する。糸長さに沿った糸構造におけるこの様な変動は、例えば電子的特性の変動のようなこの長さに沿った特性変動を実現するため、またはより大きな直径の糸の区分の間の空隙のスペースにはめ合うことができる様に薄い糸区分を提供することによって糸密度を増加させたりするために有用である。糸長さに沿った変動を有する糸構造は、好ましくは撚り糸、仮撚り糸、液体で高密度化した糸、またはナノファイバー相互間の結合をもたらす、例えば有機ポリマーのような薬剤で浸潤される撚りなしの糸のいずれかである。
【０１１２】
以下により詳細に記載されるように、上記の糸の異なる区分に対するナノファイバーの長さの変化により撚り糸の局所的密度が変わり、局所的密度におけるこの変化は、１個の糸区分の電気的特性をその他の糸区分の電気的性質に選択的に変換する方向付けプロセスに採用できる。この効果はｎ−ｐ接合をベースにしたダイオードのように様々な電子デバイスが糸の長さに沿って製造できることである。様々な方法がこの選択的領域パターン化のために使用され、それは局所的な密度変化の効果を利用する。特定な区分糸区分の局所的密度は、ナノチューブ長さがファイバー相互間の結合に影響を与え、そしてそれにより糸の異なる区分の間の撚りの分布、すなわち区分に対する糸密度（空孔率）および適用された引っ張り歪みに対する局所的糸密度の依存性に影響を与えるので、その区分内のナノファイバー長さに依存する。区分の電気伝導度、および糸を通過する電流により引き起こされる温度上昇、もまた区分間の空孔率の相違およびナノチューブ当たりのファイバー相互間の接触数の変化によって影響される。
【０１１３】
糸に沿った空孔率の相違は、異なる糸区分の選択的ドーピング、それらの選択的な化学修飾、または他の糸区分に影響する化学的暴露効果からの一つの糸区分の保護（異なる糸区分への保護性の化学物質の選択的浸潤によって）、のために使用できる。これらの方法は、デバイス実施形態の糸リソグラフィ法の初期基盤を形成し、ナノファイバー糸の中に電子デバイスを構築することを可能にする（１０（ａ）セクション参照）。異なる構造を有する異なる糸区分の間の空孔率の相違は、糸にかける引っ張り応力の変更によって調節できる。また、この新タイプの糸リソグラフィに役に立つのと同様に、空孔率の相違およびこれらの区分の電気伝導度の相違の結果による異なる糸区分の選択的加熱が、選択的堆積、選択的反応、または特定の糸区分からの特別な化学物質の選択的除去のために使用できる。
【０１１４】
様々な薬剤が加工中のナノチューブ；最終の糸、リボン、またはシート；の特性および相互作用、または前記糸、リボン、またはシートから作られる中間物または最終製品またはそれらを取り込んだ最終製品の特性を改変するために使用できる。これらの薬剤は、摩擦または結合、強度、熱伝導性および電気伝導性、化学的反応性、および表面エネルギーおよび化学的性質などの糸特性を最適化するために選択できるが、それらに限定されない。
【０１１５】
適合する薬剤は、固体状態、液体状態、または気体を吸収したいずれかの状態で所望の機能を与え、ガス、蒸気、または液体の状態からのいずれかから、ガスプラズマから、懸濁液、溶液、分散液、エマルジョン、またはコロイドから、溶液から電気化学的に、または粒子、ファイバーまたは層の浸潤によって、および当技術分野の応用に関して熟練した人に周知のその他の方法によって適用できる。これらの薬剤は、ナノチューブ・フォレストのような予備的主要アセンブリに、主要アセンブリに、または撚り糸、リボンまたはシートの形成後に適用できる。カーボンナノチューブおよび糸、シート、またはリボンの製造プロセスのためのナノチューブ・フォレストにおけるナノチューブ間の相互作用に関する化学的または物理的な改変のための薬剤は、選択的に好ましくは気相、蒸気相、またはプラズマ状態で供給される。
【０１１６】
予備的主要アセンブリ、主要アセンブリ、または糸、リボン、またはシートの特性を改変するために使用される薬剤は、酸化反応、還元反応、または例えば、（１）ナノチューブに対して分子的、ポリマー的、またはイオン的な種類を共有結合的に結合させること、（２）ファンデアワールスおよび電荷移動の結合におけるように非共有的な結合を形成すること、（３）水素結合できる種類を共有的または非共有的に結合すること、および／または（４）ポリマー、金属または金属合金、セラミック、またはその他の材料で物理的にオーバコートすること、の様な官能基の置換反応、におけるようにして、ナノチューブファイバーの表面を物理的または化学的に改変するために選択できる。薬剤は、結合に関係なく、少なくとも部分的に個々のナノチューブまたはナノスケールで束ねられたナノチューブをカプセル化する、被覆する、またはコートすることを選択できる。
【０１１７】
どの結合の性質にも無関係に、薬剤はナノチューブと同一のオーダ、即ちナノレイヤー、ナノファイバー、およびナノパーティクルであり、そしてそれによりまたは別の方法で、ナノチューブの間に挿入し、それらの間で様々な物理的または化学的相互作用を作り出すために、１つ以上の物理的寸法を有するように選択できる。その様な相互作用は、チューブを互いに拘留すること、それらの相対的な運動を容易にすること、それらの間の電気的または熱的または光学的または音響的なエネルギーの移動を容易にするかまたは制限すること、またはそれらの間の歪みまたは圧縮またはせん断または回転の力の移動を容易にするかまたは制限することを包含できるが、それに限定されない。それらの大きさおよび相互作用の性質に関係なく、ナノチューブを分離するために挿入され、およびそれによりそれらの相互作用を制限するかまたは容易にし、またはナノチューブ間の隙間を占有するが挿入しないかまたはそれらを分離しないことおよびそれ故にまたは別の方法で直接的なチューブ間の接触を可能にするかまたは容易にする薬剤が選択できる。
【０１１８】
上記の薬剤は、予備的主要アセンブリ、主要アセンブリ、または糸、リボン、またはシートの内部の個別または束になったナノチューブの間の相互作用に適用できるにも拘わらず、その様な薬剤の全てによってもまた、前記の予備的主要アセンブリ、主要アセンブリ、または糸、リボン、またはシートおよび外部効果の間の相互作用を容易にするかまたは制限することが同様に可能である。外部効果には、ナノチューブが成長される基板、製造し、取り扱い、加工し、または貯蔵するために使用される工具類および装置、およびそれらが製造されるまたはそれらが取り込まれる、糸、織物および構成物を含むがそれに限定されない中間体または最終製品が挙げられるがそれに限定されない。その様な外部効果との相互作用には、結合、ハンダ付け、溶接、付設、接続の方法および接続の技術分野で熟練した人により使用されるその他のその様な方法による外部効果との意図的な接続が挙げられるが、それに限定されない。前記相互作用には、同様に絶縁すること、隔離すること、被覆すること、感度を減ずることまたは不適合にすること、の性質における接続の意図的な防止が挙げられるがそれに限定されない。
【０１１９】
薬剤には、適用されそしてそれらが目的とする操作に対してだけ存在し、ついで除去されるか別の方法でそれらの機能を果たすことから逸脱するものが選択できる。そのような薬剤は溶剤で洗い流すことができ、熱エネルギーで液状化され、蒸発され、または分解され、放射または化学的処理のどれかの形式で分解または変更され、または別の方法でその様な薬剤がナノチューブから完全にまたは実質的に除去されるかまたは離れるかするために、溶解性、移動性、揮発性、または逃散性を与えられることができる。その様な薬剤は適用されそして特定の機能のために存在し、しかしついで更なる目的に役立たないか、またはそれらの初期の機能を果たし続けるか、またはその後の操作および中間体および最終製品において代わりのまたは追加的な機能を果たすか、のいずれかにとどまるものを選択できる。その様な薬剤は完全に変化しないでいることができ、または化学的または物理的な変化またはそれらの両方を受けることができる。その様な薬剤の例は、そのモノマー形で糸アセンブリ用の潤滑剤または摩擦調節剤として機能し、続いてその場で重合してナノチューブまたは糸の接着および相互作用を増進させたり、容易にさせたりする化学物質である。
【０１２０】
当業者はここに記載の作用物質は、通常のファイバープロセシングに適用される多くの機能を満たすことを認識するであろう。そして認識される種類には、充填剤、界面活性剤、潤滑剤、調節剤、吸湿剤、バインダー、集束剤、リンカー、接着剤、モノマー、およびポリマーが挙げられるがそれに限定されない。当業者は、これらの薬剤が予備的主要アセンブリ、主要アセンブリまたはナノチューブの糸、リボン、またはシート、に対して、またはそれらから作られる中間体または最終製品に対してまたはそれらに対して独特でこれまで未発見のまたは未達成の性質および機能を導入するそれらを取り込むことに適用されることを認識するであろう。
【０１２１】
予備的主要および主要ナノファイバーアセンブリおよび最終の撚り糸には、場合により、（１）実質的に異なる長さまたは直径を有するナノファイバー、（２）連続的または長さに制限があるいずれかの非ナノサイズ直径のファイバー、（３）異なる化学的または物理的表面処理を有するナノファイバー、または（４）有効的な連続性の長さを有するナノファイバーが挙げられる。撚り糸における連続性または有効的な連続性の撚り入りファイバーを含む１つの利点は、これらの有効的な連続性ファイバーが、短い長さのナノファイバーが結合して機械的にロバストなアセンブリになることを援助することである。選択的に最も好ましくは、これらの有効的な連続性ファイバーはまた、マイクロデニールファイバー（９０００ｍ長さ当たりの重さが１ｇ未満である）またはナノファイバーのどちらかである。有効的に無限な長さを有するこれらのナノファイバーは電界紡糸で製造されるのが好ましい。これらの連続性または有効的な連続性のファイバーは、選択的に好ましくは金属または有機ポリマーのいずれかを多量に含む。
【０１２２】
異なる長さ、異なる化学的組成、または異なるコーティング物を有するナノファイバーを含む単糸を紡糸するための好ましい方法の一つは、同一の予備的または主要アセンブリからこれらのファイバーを有効的および同時に引き出し・撚糸することである。この予備的主要または主要のアセンブリは、選択的に好ましくはナノファイバー・フォレストである。
【０１２３】
選択された用途に対して異なるファイバー成分を含むナノファイバー撚り糸が、例えばナノファイバー・フォレストの中で交替型の剥ぎ取りのような隔離された方式でアセンブリされることが、場合により好ましい。
【０１２４】
（ｂ）ナノファイバー・フォレストからの仮撚糸ベースの糸紡糸
本発明者らは、ナノファイバーの撚糸ベースの紡糸による機械的強度の増強の実質的部分が仮撚りによって得られるという驚くべき発見をおこなった。基本的には、仮撚りは、ある方向に撚りを入れた後で約等しい撚りを反対方向にかける撚りである。この予想外の発見は幾つかの理由でとても大きな実用的重要性を有する。第一に、仮撚りは非常に早く導入され、それは紡糸プロセスのコストを減少させる。第二に、仮撚りのナノファイバー糸は、ナノファイバー間に機械的結合をもたらす撚りが必要とされない糸の形成に有利に使用でき、ナノファイバーの長さが非常に長い糸の形成、浸潤された材料（ポリマーなど）がナノファイバー間に機械的な結合をもたらす糸の形成にも使用できる。例えば、仮撚りの結果発見された強度増強が、真撚り（ある方向への正味の撚り）が後で糸に導入されるかどうかに関係なく、高速紡糸に必要とされる高い応力の適用を可能にする。最後に、ナノチューブ／ポリマー複合材の糸に対して重要な撚りの不在により、糸の靭性（糸を破断するのに必要なエネルギー）が増強され、実質的な撚りの存在はさもないと過剰に大きな糸変形を発生するエネルギーの散逸型のプロセスを妨害するからである。
【０１２５】
実施例４０の実験により、撚りがその後の反対方向での等しい撚糸により取り除かれた場合でさえも糸の引っ張り強度を大幅に増加することが示される。この実験では固定幅を有するリボンがカーボンナノチューブ・フォレストから引っ張られた。撚りまたは仮撚りが無い場合、リボンの強度は測定できないほど低かった。撚りの角度２８度を形成する撚りがかけられた場合、強度はこの無視できる値から３３９ＭＰａまで増加した。しかし大きな直径のファイバーよりなる糸の場合と異なり、この強度増加（３３％）の重要な割合はカーボンナノチューブがその後の初期の撚りと等しい量で解撚された場合に保持された。撚りの脱挿入の結果としての糸直径の増加（図５２のＳＥＭ  顕微鏡写真ＡおよびＢを比較する）は比較的小さいことに留意されたい。
【０１２６】
強度のある未撚糸は、高強度および高靭性の両方を有するナノチューブ／ポリマー複合糸の形成に使用するため非常に望ましいので、仮撚り（撚りの脱挿入が続く撚りの挿入）が糸の強度を劇的に増加させることができるという驚くべきこの発見は非常に重要である。この発見により図４４−４６に記載の仮撚り紡糸の装置に対する動機付けが与えられる。
【０１２７】
場合によって、仮撚りのプロセスは糸の高密度化およびその他の望ましい成果をもたらす糸に対して一回以上適用することができる。また、撚糸ベースの紡糸および液体による高密度化ベースの紡糸（セクション１（ｅ）参照）が選択的に有益にナノファイバー糸の紡糸の間適用される。
【０１２８】
（ｃ）ナノファイバー・フォレストからのシートおよびリボンの製作
カーボンナノチューブ・フォレストからの糸の引き出しは先行技術に記載されているが、これらの糸は僅か２００μｍの最大幅報告値を有するだけで余りにも弱く使用に耐えない。本発明者らは本明細書に任意に広い幅を有する丈夫なシートがナノチューブ・フォレストから引き出しできることを示す。
【０１２９】
ナノチューブ・フォレストの構造的性質はナノチューブ・フォレストからシートおよび幅広のリボンの両方の引き出しにとって重要であり、フォレストの好ましい構造的性質をセクション１（ｅ）に記載する。
【０１３０】
図２１は、多層ナノチューブ（ＭＷＮＴ）フォレストの側壁から約５ｃｍ幅の透明ナノチューブシートの引き出しを例証する。引き出しは、かき裂かれるＭＷＮＴフォレストの側壁に接着剤のストリップを接触させて使用することで開始された。重要なことは、束のナノチューブがフォレストの側壁において異なる高さから同時に引っ張られたことであり、その結果それらはフォレストの上部および底部に到達しているナノチューブ束で一緒になり、それによりフィブリルになる破損が最小化された（図２２および２３）。ウールを撚り合わせて糸を製造するために商業的使用されている速度に匹敵する、１０ｍ／分までのシートの製造速度を例証した。シートの測定された面密度がたったの〜２．７μｇ／ｃｍ２の場合でさえ、ｍクラスの長さで５００ｃｍ２のシートは引き出しの間自己支持型であった。２４５μｍ高さ、１ｍ長さのフォレストは約３ｍ長さの自立型ＭＷＮＴシートに変換した。シート製作プロセスは非常にロバストであり、シートの幅および長さに関する基本的な制約は見られなかった：約５ｍ／分以下の引き出しの速度の場合、得られた５ｃｍシート幅は、フォレストの幅に匹敵した。ナノチューブは図２２のＳＥＭ顕微鏡写真に条線で示される様に、引き出し方向に高度に整列される。
【０１３１】
シートまたはリボンの透明性が要求される用途に対しては面密度が１０μｇ／ｃｍ２より小さいカーボンナノファイバーのシートまたはリボンが好ましい。
【０１３２】
撚糸ベースのナノファイバー引き出しに関して、ナノファイバーはナノファイバー・フォレストの側壁（端部）の全高さから本質的に同時に引っ張られることが好ましい。
【０１３３】
経済的な理由で、リボンおよびシートの引き出しプロセスは、選択的に好ましくは少なくとも５ｍ／分で実行される。また、経済的な製作の理由で、場合によりナノチューブシートは約５ｃｍ以上の幅を有する。
【０１３４】
実施例２２は、実施例２１の固体状態で引き出されたナノチューブシートが、以前には知られていない新規で、有用な物質状態：高度に配向したカーボンナノチューブを含むエアロゲル、であることが示される。測定された約２．７μｇ／ｃｍ２の面密度および約１８μｍのシート厚さから、容積密度は約０．００１５ｇ／ｃｍ３である。従って製造されたままのシートは透明で強度のある電気伝導性で高異方性エアロゲルである。ナノチューブシートにおける高度なナノチューブ配向は図４１のラマンスペクトラムで例証され、それは約０．６９〜０．７５の偏光度を示す。光吸収の異方性（図２５）もまた、ナノチューブシートの高い異方性を示す。光の散乱の影響を無視して、引き出されたままの単一シートに対する平行および垂直の偏光の吸収係数の比は６３３ｎｍにおいて４．１であり、単調に増加して２．２μｍで６．１になった。図２２のＳＥＭ顕微鏡写真における引き出し方向に平行な条線により、引き出されたままのナノチューブシートの高度なナノチューブ配向に関するより多くの証拠が提供される。
【０１３５】
ある用途に関しては、発明の実施形態で製造されたエアロゲルシートおよびリボンが０．００５ｇ／ｃｍ３未満の密度を有することが選択的に好ましい。
【０１３６】
ナノファイバーシートの幅は場合によりリボンタイプの幅に増加または減少できる。これは、リボンの引き出しが始まる際に接触するナノチューブ・フォレストの側壁（または予備的主要ナノファイバーアセンブリ）の幅調節、フォレスト堆積のパターン化、または引き出された幅広シートをリボンに分離すること（例えば、機械的またはレーザ促進のベースのカッティングによるような）によって任意に実行できる。リボンの幅は少なくとも０．５ｍｍであることが選択的に好ましい。より選択的に好ましくはリボンの幅は１ｍｍ以上である。
【０１３７】
発明の実施形態の別の方法において、任意の横幅のナノファイバーシートが、ナノファイバーリボンまたは幅の狭いナノファイバーシートを集成することによって得られ、隣り合うリボンまたは幅の狭いシートが少なくとも部分的に重なり合い、リボン相互間の結合をもたらす。このアセンブリは平面のまたは回転するドラムのような非平面の基板の上で実行できる。リボン相互間の結合は通常は低いので、結合剤（例えばポリビニルアルコールのようなポリマーなど）が場合により、シートにおけるリボン相互間の結合を増強するために使用できる。その代わりに、リボン相互間の結合は例えば、電子ビーム、マイクロ波、または高周波溶接（場合により結合剤の存在下で）を使用したようなその他の手段により増強される。シートをメタノールまたはイソプロピルアルコールのような液体に浸漬し、乾燥させること（セクション１（ｄ）参照）が結合（リボン相互間および／またはリボンと基板の間の結合）を固定する別の方法である。
【０１３８】
（ｄ)ナノチューブシートおよびリボンを強化するための液体ベースの高密度化
驚いたことに、本発明者らは液体の吸収、それに続く液体の蒸発もまたナノファイバーシートおよびリボンを３００倍以上に高密度化をもたらすため、および強度および引っ張り強度（重量強度）の両方を増加させるために使用できることを発見した。
【０１３９】
より詳細には、実施例２３は、本発明者がこれらの高度に異方性のエアロゲルシートを厚さ５０ｎｍ以下で密度〜０．５ｇ／ｃｍ３を有する高度に配向したシートに容易に高密度化できることを示す。この特殊な例において彼等は、製造されたままのシートを平面の基板（例えば、ガラス、多くのプラスチック、シリコン、金、銅、アルミニウム、およびスチール）に接触させて単に密着させ、ＭＷＮＴシートを付設し基板を液体（例えばエタノール）の中に浸漬し、基板を液体から引き戻し、次いで蒸発させることによって、３６０倍の密度増加を得る。シート全体、またはシート内の選択された領域の高密度化もまた、その様な液体を高密度化が要求されるシートの領域の上に滴下あるいは噴射し、蒸発させることにより、同様に得ることができる。表面張力が、エタノール蒸発の間に実施例１に記載のように調整されたＭＷＮＴシートに対して作用してエアロゲルシートの厚さを３０−５０ｎｍまで収縮させる。エアロゲルシートは選択された領域をエタノール接触することで基板に効果的に密着させることができ、蒸発によりエアロゲルシートの高密度化を可能にする。密着性はエアロゲル厚さの落ち込みによりナノチューブと基板の間の接触面積が増加されるために高くなる。
【０１４０】
実施例２７は高密度化プロセスが実質的にナノチューブシートの機械的強度を増強することを示す。未高密度化の同一に配向されたシートの堆積物は１２０および１４４ＭＰａ／（ｇ／ｃｍ３）の間の実測重量引っ張り強度を有する。同一に配向されたシートを含有する高密度化の堆積物は、４６５  ＭＰａ／（ｇ／ｃｍ３）の強度を有し、それは堆積物中の隣り合うシートが直交して配向された高密度化２軸構造体が作られた場合には１７５
ＭＰａ／（ｇ／ｃｍ３）に減少した。これらの密度で正規化された強度は、超軽量航空機に使用されおよび宇宙用途のソーラー帆船に提案されている、マイラー（登録商標）およびカプトン（登録商標）の強度、〜１６０ＭＰａ／（ｇ／ｃｍ３）（Ｄ．Ｅ．Ｅｄｗａｒｄｓ等、Ｈｉｇｈ  Ｐｅｒｆｏｒｍａｎｃｅ  Ｐｏｌｙｍｅｒｓ  １６，２７７（２００４）参照）および超高強度スチールシートのそれら（〜１２５  ＭＰａ／（ｇ／ｃｍ３））およびアルミニウム合金（〜２５０  ＭＰａ／（ｇ／ｃｍ３））に匹敵するかまたはそれ以上である。
【０１４１】
実施例３５は、ナノチューブシートは自己組織化型の織物であり、ナノファイバーの束が枝分かれし、次いでその他の枝と再結合し、引き出し方向に直交した横方向である程度の接続性を有するネットワークを形成することを示す。図２８のＳＥＭ顕微鏡写真は、この枝分かれおよび枝の再結合を示す。フィブリルの枝分かれはシートの全体に続き、それにより横方向に延びた、本質的に相互接続したフィブリルのネットワークが作られる。
【０１４２】
（ｅ）ナノチューブ・フォレストからの液体による高密度化ベースの紡糸
本発明者らは丈夫なナノチューブ糸が液体ベースの高密度化を使用することによりナノチューブ・フォレストから得られ、それにより撚りまたは仮撚りのどちらかに対する必要性を回避できること見出す。実施例３８がフォレストからのリボンの引き出しプロセスを例証する一方で、本発明者らはこのプロセスは狭い糸に対しても適用できることを見出す。撚りを入れないで、糸がフォレストから引き出されたままで使用される場合、糸の機械的強度が低すぎて入手可能な装置を使用して測定することができない。液体処理の効果（液体吸収、および液体蒸発中のフィラメントの高密度化がふくまれる）は、強度を劇的に増強させることであり、並びに引っ張り強度も増強させる（実施例２０参照）。実施例３６に記載のリボンの場合に対して、液体による高密度化の結果で得られる強度は２１５ＭＰａであった。
【０１４３】
吸収される液体がナノチューブのシート、リボン、または糸の中に適切に吸収されることが望ましいので、表面エネルギーおよび液体の凝集エネルギーの考察は、液体による高密度化ベースのナノチューブ紡糸のための液体の選定に対する指針となる。ナノチューブの表面エネルギーは化学的誘導体化および表面のコーティング剤（セクション７参照）により劇的に影響されるので、この液体の選定はこの誘導体化（例えば、フォレストの合成の間、ナノチューブ・フォレストの合成後の処理、またはナノチューブのリボン、シートまたは糸の初期的引き出しの後、の反応の結果として）が起こっているか否かに依存する。実施例１の大部分の非誘導体化のナノチューブ・フォレストに対しては、アセトン、エタノール、メタノール、イソプロピルアルコール、トルエン、クロロホルム、およびクロロベンゼンがシート、リボン、または糸の高密度化に対する液体として良好に機能する。特別のタイプのナノチューブに対して良好に機能しない液体の機能性は適切な界面活性剤の添加により機能改善できる。例えば、水は実施例１のナノチューブ・フォレストから実施例２２の方法を使用して調整されたナノチューブシートの高密度化に対して満足に機能しない。しかし、界面活性剤／水混合物（水中に０．７重量％のトリトンＸ−１００、または水中に１．２重量％のドデシル硫酸リチウムのいずれか）は満足できる高密度化の薬剤である（実施例２３参照）。高密度化のための液体の選定に対するその他の条件は液体粘度であり（それは液体の侵入プロセスの速度に影響する）、そしてその後の処理過程の間にこの液体が蒸発される容易さである。
【０１４４】
侵入の任意の好ましい程度は、選択的に好ましくは不必要に増加する処理過程のコスト増加無しで達成できる最大値である。しかし、時には液体がこれらの物品の外側表面の中だけに吸収される、糸、シートおよびリボンを得ることが有効である。その様な部分的侵入の利点は主として吸収された領域に対して高密度化を得ることである。
【０１４５】
様々な方法がナノファイバーの糸、リボン、またはシートの中に高密度化のために使用される液体の侵入を達成するために有効に使用できる。これらには、その他の可能性において、蒸気の凝縮、液体中への浸漬、および液体のエアロゾルに対する暴露が挙げられる。高密度化の液体の除去は蒸発によるのが好ましい。場合により、超臨界流体もまた、糸、シート、またはリボンの高密度化に使用できる。
【０１４６】
高密度化に使用される液体には、場合により結合剤、または糸特性を増強するその他の機能的に有用な薬剤を含むことができ（セクション８参照）、それは高密度化薬剤に溶解されるかまたはコロイド性材料としてそれに分散されるかのどちらかが可能である。コロイド粒子の有用なタイプには触媒粒子およびナノファイバー、特に大部分が束になっていない単層カーボンナノチューブが挙げられる。
【０１４７】
撚糸ベースの紡糸、液体による高密度化ベースの紡糸（セクション１（ｅ）参照）、および仮撚糸ベースの紡糸が選択的に有益に糸紡糸の間にいかなる組み合わせにも使用できる。また、液体による高密度化ベースの紡糸が、場合により、撚糸ベースの紡糸―およびその後の糸加工の間に撚りが保持されるかまたは続いて部分的または完全に取り除かれるかのどちらか―と同時に組み合わされる。発明者らは実施例３８において、引き出されたリボンの撚糸前の高密度化により、たとえ適用された撚りが非常に低い（５度のねじれ角に相当する）場合でも、均一に撚りがかかった単糸を得ることが可能であることを示す。液体ベースの糸の高密度化による前処理が無い場合には、その様な撚りが低い糸の適用は不均一な撚りおよび糸直径の結果になる。
【０１４８】
（ｆ）糸、シート、およびリボンの生産に役立つナノファイバー・フォレストタイプについての詳細
ナノチューブ・フォレストの大部分のタイプは紡糸に不適合であるか、強度の弱い糸またはリボンを生産するかのいずれかである。紡糸に使用されるナノチューブ・フォレストはフォレスト中においてある程度の絡み合いまたは実質的に平行なナノチューブの間の他の結合のいずれかを有するか、または紡糸プロセスの中で初期に生じる絡み合いを有する。フォレストにおいては、その中で１個のナノチューブが異なる束の間に蛇行している、ある程度の束形成が、実施例１に記載されたようなＣＶＤタイプのフォレスト成長プロセスの使用によって得られる。その程度の束形成および蛇行は好ましいことである。更に具体的には、フォレスト中のナノチューブが間欠的な束形成、即ち、個々のナノチューブがフォレスト高さに沿ったある箇所で隣り合うナノチューブの小グループと、フォレスト高さに沿った他の箇所で隣り合うナノチューブの他の小グループと、小さい束を形成することを意味する束形成を受けることが好ましい。
【０１４９】
紡糸可能から非紡糸性または紡糸困難なフォレストへの移行は、ナノチューブ・フォレストの成長に使用される反応条件における比較的小さい方の変化によって引き起こされる。紡糸に使用される炉のサイズおよびタイプの変更によってさえも、フォレストの紡糸性およびフォレストの引き出しの容易さが重度に変化される。しかし、フォレスト成長に関する既知技術の通常の技術を持った人であれば、ナノチューブのシート、リボン、および糸の製品のために役に立つナノチューブ・フォレストを提供するために、成長条件において小さな変更を行うことが可能であろう。
【０１５０】
フォレスト中のナノチューブの密度が低すぎると紡糸が困難になる。これは図５６に図示され、そこには成長基板のＳＥＭ顕微鏡写真が紡糸可能と事実上紡糸できないフォレスト（ナノチューブを取り除いた後で）に対して比較される。ここで成長基板上の小直径の孔はＭＷＮＴの成長点に相当する。ナノチューブ直径（約１０ｎｍ）は、これらの紡糸可能フォレスト及び事実上紡糸できないフォレストの両方に対して殆ど同じである。しかし、本発明者らはナノチューブ・フォレスト基部の面密度が高度に紡糸性のあるナノチューブ・フォレストに対して９００−２０００億ナノチューブ／ｃｍ２であり、それと比較して、紡糸が困難または不可能な低密度なナノチューブ・フォレストに対して９０−１２０億ナノチューブ／ｃｍ２であることを認めた。また、本発明者らはナノチューブにより占有されたフォレスト基部の面積の割合が高度に紡糸性のあるフォレストに対してより高く（７％ー１５％）、それと比較して紡糸が困難または不可能なナノチューブ・フォレストに対して１．１％ー２．５％であることを認めた。
【０１５１】
これらのナノチューブ密度および占有されたフォレスト面積の分率の測定は、基準平面を使用して最も都合よく測定され、ナノチューブ・フォレスト密度は基準平面値と違っていることを理解すべきである。個々のナノチュ―ブが時期尚早に成長を停止し、新しいナノチューブ成長がフォレスト基部の上に開始されるので、ナノチューブ密度およびフォレスト面積の分率は上昇する。任意に好ましくは基部領域上で開始されたナノチューブの少なくとも２０％が実質的にフォレストの上部まで成長し続ける。任意により好ましくは基部領域上で開始されたナノチューブの少なくとも５０％が実質的にフォレストの上部まで成長し続ける。
【０１５２】
最高ナノチューブ・フォレスト密度およびフォレスト面積の最高％の用語が使用されている複雑性を踏まえて、それらは成長表面に平行な平面上で測定された場合のこれらパラメータの最高値として定義される。また、非平面の成長表面の採用が役に立つこともある。その場合のナノチューブ・フォレスト密度およびナノチューブに占有された表面分率の用語は、非平面の成長表面または成長表面に実質的に平行な表面に対してのいずれかを使用して定義される。
【０１５３】
これらの驚くべき観察に基づいて、直接的に糸、リボン、またはシートの引き出しに使用されるナノチューブ・フォレストは、ナノチューブ直径が約１０ｎｍである場合に、少なくとも２００億ナノチューブ／ｃｍ２の最高ナノファイバー密度を有する。更に一般的に、これらおよびその他のナノチューブ直径に対して、直接的に糸、リボン、およびシートの引き出しに使用されるナノチューブ・フォレストは、ナノチューブで占有されるフォレスト面積の最高割合を、選択的に好ましくは約４％以上で有する。選択的により好ましくは、直接的に糸、リボン、およびシートの引き出しに使用されるナノチューブ・フォレストが、ナノチューブ直径が約１０ｎｍである場合に、少なくとも２００億ナノチューブ／ｃｍ２のフォレスト基部でのナノファイバー密度を有する。また、選択的により好ましくは、糸、リボン、およびシートの引き出しに直接使用されるナノチューブ・フォレストは、約４％以上であるナノチューブで占有されるフォレスト基部面積の割合を有する。
【０１５４】
フォレスト中のナノチューブの密度が高すぎると、およびフォレスト中のナノチューブの間の相互作用が余りに大きいとナノチューブ・フォレストの紡糸が困難または不可能になる。ここでの問題は、フォレスト内部の相互作用があまりに強く、フォレスト中におけるナノチューブの配向から糸およびシートにおけるナノチューブ配向に至る引き出しで誘起される変形が妨げられ、そして主としてナノチューブのかたまりがフォレストから引き出されることである。
【０１５５】
直接的に糸、リボン、およびシートの引き出しに使用されるナノチューブ・フォレストは、選択的に好ましくは４０％未満であるナノチューブで占有されるフォレストの面積の最高比率を有する。また、選択的により好ましくは直接的に糸、リボン、およびシートの引き出しに使用されるナノチューブは、約４０％以下であるナノチューブで占有されるフォレスト基部の面積比率を有する。
【０１５６】
フォレスト基部で測定された場合に、フォレストにおける単位面積当たりのナノチューブの数とナノチューブの直径との積は、選択的に好ましくは、０．１６と１．６の間である。このパラメータ範囲はカーボンナノチューブ・フォレストからシート、リボン、および糸の紡糸に対して特に有用だからである。
【０１５７】
主要アセンブリの形成に対して、または主要アセンブリとして適切なこのナノファイバー・フォレストは、平面または非平面の基板の上に形成することができ、そしてフォレスト中のナノファイバーは実質的に基板表面の全体に渡って、または表面の一部のみのいずれかに堆積される。また、異なるタイプのナノチューブが表面の異なる領域に、または同じフォレスト領域の中で混合されて存在できる。
【０１５８】
ナノチューブの糸紡糸、およびリボンおよびシートの引き出しを容易にする便宜上、曲がったフォレスト基板のフォレスト占有面積に対する最小の半径は、場合によりフォレストの最高高さの１０倍を超える値である。リボンまたはシートの引き出しの前に基板を取り除くか否かに関係なく、曲がった表面の基板の使用により、非平面的であるリボンおよびシートの引き出しを容易にできる。その様なリボンおよびシートの引き出しの目的で、紡糸または引き出しの開始のために使用される道具は整合する形状を有することが好ましく、それはこの道具が紡糸を開始するためのどの場所でも適切にフォレストとの接触がなされるように曲がった基板の形状に十分に釣り合うことである、
（ｇ）シート、リボン、および糸の引き出しを開始するための方法についての詳細
実施例４６は、接着剤、ピン配列、または接着剤とピン配列の組み合わせを使用する、ナノチューブ・フォレストからナノチューブのシート、リボン、リボン配列、糸、または糸配列の引き出しを開始するための方法について説明する。興味深いことに、本発明者らは接着テープをナノチューブ・フォレストの上部または側壁のいずれかに接触させることが、シートの引き出しの開始を可能にする機械的接触を提供するために役に立つことを見出した。表面に適用される接着テープおよび接着剤の莫大な品種のどれでもが適切であり、３Ｍ社の様々なスコッチ（登録商標）ブランドの接着テープおよび３Ｍ社のポストイット（登録商標）ノーツの接着剤ストリップが挙げられる。接着剤ストリップの直線的接触（接着剤ストリップが引き出し方向に直交するように）が高度な構造的完成度のシートの引き出しの開始のために特に効率的である。この上部コンタクト方法が特に有益である理由は、ナノチューブ・フォレストは非直線的な側壁を有するのが典型的であり、接着剤ストリップの直線的な（または適切に間隔をおいたピンの直線的な配列で）使用が、シートを製造するためのフォレストの引き出しに対して直線的な接触をもたらすからである。
【０１５９】
密に間隔をおいたピンの配列もまたシートの引き出しの開始のために有効に採用される。ある実験において、ピン配列は等しい間隔ピンの単一ラインから成る。この場合では、紡糸のために必要な機械的接触はナノチューブ・フォレストのなかに直線のピン配列の部分的挿入により開始された（実施例４６参照）。ピンの直径は１００ミクロンであり、ピンの先端は１ミクロン未満であり、隣り合うピンの突端の間の間隔は１ｍｍ未満であった。フォレスト高さの１／３と３／４の間（２００および３００ミクロンの間の範囲で）のピン挿入を使用して満足できるシート引き出しが達成された。
【０１６０】
選択的に好ましくは、ピン配列中の隣り合うピンは異なる長さを有し、ナノチューブ・フォレストに異なる深さで挿入される。同様に１本の直線配列ピンを使用する代わりにピン配列は横方向に延びた２次元配列が可能である。例えば、ピン配列は引き出し方向に対して直角な２または３列のピンからなり、隣り合う列は、列方向におけるピン間の間隔の半分で列方向においてずらして配置されている。ピン配列中のピンは、最も近くの隣り合うピンから約等距離であるのが選択的に好ましい。
【０１６１】
多重のリボンまたは糸の引き出しプロセスは同様に、区分の中に分配される接着剤パッチの直線配列またはピンの直線配列を使用して開始される。直線配列の長さにそった接着剤パッチ間の分離距離により、リボンまたは糸の幅が決定される。この糸はその後のたとえば、撚りベースの紡糸、仮撚り紡糸、液体による高密度化紡糸、またはこれらの組み合わせ、によって強化される。引き出しの開始の間の直線配列におけるシート剥ぎ取りパッチまたはピンパッチの機械的分離が、例えば撚りの導入の間の様な隣接のリボンまたは糸を加工する間の干渉を回避するため有効に採用される。
【０１６２】
ストリップ方向に沿って異なる長さを有する接着剤パッチ（またはピンパッチ）の使用は、例えば異なる直径の糸（場合により、郷撚糸の異なる単糸が異なる直径を有する合撚糸を提供するために複合化できる）を製造するために隣接するストリップを引き出し・撚糸するのに有効に採用される。異なる角度の撚りまたは異なる方向の撚りは、便利にそして有効に、区分化された接着剤またはピンストリップを使用して引き出された異なる単糸に適用され、そしてこれらの異なる単糸は次いで場合によっては自由に選択された数の積層を含む糸に一緒に合撚される。重要なことは、合撚糸の中に異なる直径の単糸を導入するための上記方法を使用することが、高密度を有する合撚糸を製造するために採用できることであり、これはより小さな直径の単糸がより大きな直径の単糸の間にある間隙空間の充填を手助けするからである。
【０１６３】
（ｈ）自立型または基板支持型ナノチューブのシートまたはリボンからのナノチューブ糸の紡糸
本発明者らはナノチューブシートがナノチューブ・フォレストから引き出されて、リボンに分離され、これらのリボンはその後で撚りを入れられて糸になることを例証した。同様に、本発明者らはナノチューブ・フォレストから引き出されたリボンがその後で撚りを入れられて糸を製造できることを示す。
【０１６４】
例えば、実施例３６により、３ｃｍ幅の自立型リボンが引き出し方向に沿ってそれ自体の上に折り重ねられ、更に続いて撚りを入れられ５０μ直径糸が製造された。
【０１６５】
実施例３７は、フォレストから紡糸されたナノチューブシートがプラスチックフィルム基板に付設され、この基板に液体浸潤および蒸発を使用した高密度化が行われ、次いでプラスチックフィルム基板からのナノチューブのシートリボンを引き出し、そしてこのリボンに撚糸することによって、カーボンナノチューブ糸に引き出し・撚糸されるプロセスを例証する。
【０１６６】
実施例５２は液体による高密度化されたナノチューブシートの堆積物がセルロースティッシュペーパの上に形成でき、ナノチューブのシートまたはリボンが容易にセルロース基板から引き剥がされ、そしてこれらのリボンは撚糸・紡糸され丈夫なナノチューブ糸になることを示す。この実施例により、例えばポリ（プロピレン）およびポリエチレンベースのペーパシートの様な様々な多孔性の基板のいずれかをロール状の高密度化ナノチューブ糸シートの貯蔵および輸送用のキャリア基板として、また、後の応用、例えば糸の撚りベース紡糸、層状複合材の形成、および電極としてのリボンおよびシートの利用のための、基板からナノチューブシートの自立型リボンまたはシートとして分離する際のキャリア基板として利用できる。
【０１６７】
ポリマー浸潤ナノファイバー糸は、（ａ）高密度化されたまたは非高密度化の配向されたナノファイバーシート（または単配向ナノファイバーシート）を溶融性の基板フィルムまたはフィルムストリップの上にナノファイバーシートが共通のナノファイバー配向方向をとるように置く、（ｂ）場合により、適切な幅（所望する糸直径に従って決定される）の積層リボンを提供するためにナノファイバーの配向方向に沿って生じた積層物をカッティングまたは別の方法で区分化する、（ｃ）リボン積層物が配向方向の張力の下にある間に、または溶融性材料がナノファイバーシートに付着し少なくとも部分的にその中に浸潤するように、リボン表面に対して直交する圧縮が適用される間に、リボン積層物を加熱する、（ｄ）場合により、溶融性材料が容易に変形できる温度にある間にリボン積層物を引き伸ばす、（ｅ）場合により、溶融性材料が容易に変形できる温度にある間にリボン積層物を捻転する、および（ｆ）溶融性材料を周囲温度まで冷却することにより製造することができる。溶融性基板は溶融性の有機ポリマーが好ましく、ナノファイバーシートはカーボンナノチューブシートが好ましく、カーボンナノチューブシートはカーボンナノチューブ・フォレストからの引き出しによって製造されるのが好ましい。
【０１６８】
別の有用なプロセスにおいて、（ａ）高密度化または非高密度化のナノチューブシートが溶融性シート材料の１枚または複数のシートと共に積層され、積層物を形成する、（ｂ）積層物が配向方向の張力の下に、またはシート表面に対して直交する圧縮の下にある間に溶融が生じる温度以上に積層物が加熱される、（ｃ）積層物を周囲温度まで冷却する。このプロセスは場合により、側方圧力を与える加熱されたローラの間で溶融性材料とナノチューブシートの間で溶融するように行うことができる。このプロセスの生成物は、場合により、溶融性材料で浸潤されるリボン形状の糸にカットできる。溶融性材料は選択的に好ましくは有機ポリマーである。フィルムカッティングのために、連続したナノチューブシートを連続したリボンおよび糸に変換するのに適したマイクロスリッターおよびワインダ装置が伊藤製作所株式会社（日本）から入手できる。
【０１６９】
（ｉ）糸紡糸後並びにリボンおよびシート製作後の化学線放射および熱処理を使用した加工
セクション１（ａ）の撚り糸、セクション１（ｂ）の仮撚り糸、セクション１（ｄ）の液体による高密度化シートおよびリボン、およびセクション１（ｅ）の液体による高密度化された紡糸糸の紡糸後の加工のために様々な手段が場合により採用される。
【０１７０】
これらの方法には、多層カーボンナノチューブには２５００℃未満、単層カーボンナノチューブには１７００℃未満の温度で熱アニーリング、または例えば、ガンマー線、電子ビーム、マイクロビーム、または高周波の照射などの化学線曝露が含まれる。
【０１７１】
典型的には、そのような処理の結果として機械的強度が増加し（多分、単層カーボンナノチューブに対するチューブ相互間の癒着および単層および多層の両方のカーボンナノチューブに対するチューブ相互間共有結合生成が原因で）、そして更なる処理により減少する。熱アニーリングは選択的に有効に同時的または連続的のどちらかで組み合わせでき、そして場合により熱アニーリングはナノチューブ糸およびシートを通して電流を流すことにより引き起こされる抵抗性加熱により実行できる。その様なプロセスにより強度を最高にするために必要な条件はナノチューブのタイプに強く依存するが、当技術分野の通常の技術を有する人によって特定のナノチューブタイプおよびアセンブリタイプに対して容易に決定できる。これらの方法についての情報は、例えば、Ｐ．Ｍ．Ａｊａｙａｎ  ａｎｄ
Ｆ．Ｈａｎｈａｒｔ，Ｎａｔｕｒｅ  Ｍａｔｅｒｉａｌｓ  ３，１３５（２００４），Ｔ．Ｊ．Ｉｍｈｏｌｔ等、Ｃｈｅｍ．Ｍａｔｅｒ．１５，３９６９（２００３），Ａ．Ｋｉｓ等、Ｎａｔｕｒｅ  Ｍａｔｅｒｉａｌｓ  ３，１５３（２００４），およびＪ．Ｍ．Ｔｏｕｒ等による米国特許出願公開第２００４／０２２２０８１Ａ１号において探し出せる。
【０１７２】
２．糸、シート、およびリボンの製作のためのナノファイバーの合成および修飾
発明の実施形態における使用のために、ＭＷＮＴおよびＳＷＮＴが選択的に特に好ましい。レーザ堆積、ＣＶＤ，およびカーボンアーク放電法は、カーボンンナノチューブの製造に選択的に好ましい方法であり、そしてこれらの方法は文献において既知である（Ｒ．Ｇ．Ｄｉｎｇ等、Ｊｏｕｒｎａｌ  ｏｆ  Ｎａｎｏｓｃｉｅｎｃｅ  ａｎｄ  Ｎａｎｏｔｅｃｈｎｏｌｏｇｙ  １，７（２００１）およびＪ．Ｌｉｕ等  ＭＲＳ  Ｂｕｌｌｅｔｉｎ  ２９，２４４（２００４））。合成方法により、一般的に異なる直径を有するナノチューブの混合物が結果として生じる。単分散に近いサイズの（および合成に使用される温度におけるサイズの安定性）ナノチューブ合成用触媒の使用により、ＳＷＮＴ直径における多分散性が劇的に減少し、そしてこのより狭い範囲のナノチューブ直径を有するナノチューブは発明の実施形態のために有用である。Ｓ．Ｍ．Ｂａｃｈｉｌｏ等はそのような方法をＪｏｕｒｎａｌ  ｏｆ  ｔｈｅ  Ａｍｅｒｉｃａｎ  Ｃｈｅｍｉｃａｌ  Ｓｏｃｉｅｔｙ  １２５，１１１８６（２００３）に記載されている。
【０１７３】
本発明の、撚り入りＳＷＮＴ糸、ナノチューブシート、およびナノチューブリボンは、ここでＭＷＮＴ糸に対して記載されるのと同じようにナノチューブ・フォレストから製造できる。しかしＳＷＮＴフォレストの調整はＭＷＮＴフォレストのそれと異なる。アルコールＣＶＤ技術は、ＳＷＮＴフォレストをうまく合成するために使用される（Ｙ．Ｍｕｒａｋａｍｉ等、Ｃｈｅｍ．Ｐｈｙｓ．Ｌｅｔｔ．３８５，２９８（２００４））。Ｋ．Ｈａｔａ等により、Ｓｃｉｅｎｃｅ  ３０６，１３６２（２００４））に記載されるフォレスト成長の方法は、この方法からＳＷＮＴおよびＭＷＮＴの両方のフォレストが結果として生じるので特に有用であり、そしてフォレスト高さは２．５ｍｍよりも高くできる。この方法において、触媒活性はナノチューブ・フォレストのＣＶＤ成長の間に正確にコントロールされた水蒸気の量によって高められる。
【０１７４】
ＭＷＮＴフォレストに関しては、全てのＳＷＮＴフォレストが糸の紡糸のためにおよびフォレストベースのプロセスによる糸およびリボンの製作のために有利に使用できない。このため、ＳＷＮＴフォレストはセクション１（ｆ）に記載される特性を有することが好ましい。
【０１７５】
多重のフォレスト層は容易にお互いの上に成長できる（例えば、Ｘ．Ｌｉ等によりＮａｎｏ  Ｌｅｔｔｅｒｓ  ５，１９９８（２００５）に記載される方法を使用して）、そしてこれらの異なる層（フォレストの紡糸、またはシートまたはリボンの引き出しに対して最適化された場合で）は、同時に利用でき、それにより材料の処理を最適化する。これらの堆積したフォレストは、場合により本発明の方法よるシート、リボン、または糸の製作の前に基板から剥ぎ取られることができる。
【０１７６】
紡糸のために、およびリボンおよびシートの製作のために使用されるナノファイバーは、場合により、コイル（図１４）、または捲縮ナノファイバー（図１５）を含有する。その様な含有物の１つの利点は、コイル状または捲縮ナノファイバーの有効破断歪みにおける増加の結果によるナノファイバー糸の伸長性の増加である。その様なコイル状または捲縮ナノファイバーを糸に紡糸するための１つの選択的に好ましい方法は、そのようなコイル状または捲縮ナノファイバーを含むフォレストからの引き出し・撚糸アセンブリを利用することである。触媒としてインジウムすず酸化物と鉄の合金がコイル状または捲縮ナノファイバーをフォレストとして成長させるために使用される（Ｍ．Ｚｈａｎｇ等、Ｊｐｎ．Ｊ．Ａｐｐｌ．Ｐｈｙｓ．３９，１２４２（２０００））。
【０１７７】
電気的特性に従ってＳＷＮＴを分離する様々な方法が、例えば到達電気伝導度を高めるためのような発明の実施形態のために有用である。その様な分離のための周知の例には（１）金属性ナノチューブと最も容易に錯体を形成する電荷移動剤の使用、（２）選択されたＤＮＡとの錯体形成、および（３）誘電詠動（Ｒ．Ｋｒｕｐｋｅ等、Ｎａｎｏ  Ｌｅｔｔｅｒｓ  ３，１０１９（２００３）およびＲ．Ｃ．Ｈａｄｄｏｎ等、ＭＲＳ  Ｂｕｌｌｅｔｉｎ  ２９，２５２−２５９（２００４））が含まれる。
【０１７８】
糸機能もまたナノチューブまたはナノチューブスクロール（螺旋状に巻かれた単層のグラファイトシート）の構成要素を機械的、光学的、電磁的、または電気的の特性を高める材料で充填することにより最適化される。ナノチューブを充填または部分的充填に対する発明の実施形態には様々な方法が特に役に立つ。ＳＷＮＴおよびＭＷＮＴに対するこれらの方法には、典型的に、ナノチューブの末端を開封する第一ステップが挙げられ、それは気相酸化剤、その他の酸化剤（酸化性酸など）、または機械的カッティングを使用して都合よく実行できる。開封ナノチューブ（並びにスクロールナノチューブ）は、蒸気、液体相、融液相、または超臨界相、の輸送の様な様々な方式でナノチューブの中に充填できる。カーボンナノチューブを、ＫＣｌとＵＣｌ４の混合物；ＫＩ；ＡｇＣｌとＡｇＢｒまたはＡｇｌのいずれかとの混合物；ＣｄＣｌ２；ＣｄＩ２；ＴｈＣｌ４；ＬｎＣｌ３；ＺｒＣｌ３；ＺｒＣｌ４、ＭｏＣｌ３；ＦｅＣｌ３；およびＳｂ２Ｏ３、で充填するための先行技術において、これらの様な、金属酸化物、金属ハロゲン化物、および関連材料でナノチューブを充填する方法が使用できる。任意の追加ステップにおいて、これらで充填（または部分的充填）されたナノチューブは場合により、ナノチューブ内部の材料を例えば、化学的還元、または例えばＲｕ、Ｂｉ、Ａｕ、Ｐｔ、Ｐｄ、およびＡｇの様な金属を生成するための金属塩の熱分解の様な変換を行うよう処理できる。Ｍ．Ｍｏｎｔｈｉｏｕｘはナノチューブ合成の間にナノチューブを充填することを含む、ナノチューブの充填および部分的充填に対するこれらの方法の有用な考察を提供している（Ｃａｒｂｏｎ  ４０，１８０９−１８２３  （２００３））。発明の実施形態のために役に立つ様々その他の材料の部分的または完全充填が、Ｊ．Ｓｌｏａｎ等、Ｊ．Ｍａｔｅｒｉａｌｓ  Ｃｈｅｍｉｓｔｒｙ  ７，１０８９−１０９５（１９９７））に記載されている。
【０１７９】
発明の実施形態に役に立つようナノファイバーはカーボンを含まないことが必要であり、多数のプロセスがカーボンベースでないナノファイバーを製造するための技術分野でよく知られている。幾つかの例を挙げる：単結晶のＢナノワイヤとＭｇの蒸気との反応による超電導性ＭｇＢ２のナノワイヤの成長（Ｙ．Ｗｕ等、Ａｄｖａｎｃｅｄ  Ｍａｔｅｒｉａｌｓ  １３，１４８７（２００１））、エチレングリコール中で酢酸鉛の熱分解による超電導性鉛のナノワイヤの成長（Ｙ．Ｗｕ等、Ｎａｎｏ  Ｌｅｔｔｅｒｓ  ３，１１６３−１１６６（２００３））、コロイド粒子からのセレンのナノワイヤの溶液相成長（Ｂ．Ｇａｔｅｓ等、Ｊ．Ａｍ．Ｃｈｅｍ．Ｓｏｃ．１２２，１２５８２−１２５８３（２０００）およびＴ．Ｍａｙｅｒ等、Ｃｈｅｍｉｓｔｒｙ  ｏｆ  Ｍａｔｅｒｉａｌｓ  １５、３８５２−３８５８（２００３））、および多孔性膜内のチャネル内部またはシリコン基板上のステップに鋳型誘導による鉛のナノワイヤの合成。発明の実施形態の実行に適切なタイプの金属性および半導体性のナノワイヤを製造する後者の方法およびその他の様々な方法が、Ｗｕ等、Ｎａｎｏ  Ｌｅｔｔｅｒｓ  ３，１１６３−１１６６（２００３）に記載され、そして付属する参照文献で詳記される。Ｙ．Ｌｉ等、（Ｊ．Ａｍ．Ｃｈｅｍ．Ｓｏｃ．１２３，９９０４−９９０５（２００１））はビスマスのナノチューブの製造法を示した。また、Ｘ．ＤｕａｎおよびＣ．Ｍ．Ｌｉｅｂｅｒ（Ａｄｖａｎｃｅｄ  Ｍａｔｅｒｉａｌｓ  １２，２９８−３０２（２０００））は、レーザ支援の触媒成長を使用して、高純度を有する多量の半導体性ナノファイバーが製造できることを示した。得られたこれらのナノファイバーは特に発明の実施形態に有用であり、またＩＩＩＶ元素の二元グループの単結晶ナノファイバー（ＧａＡｓ、ＧａＰ、ＩｎＡｓおよびＩｎＰ）、三元ＩＩＩ−Ｖ材料（ＧａＡｓ／Ｐ、ＩｎＡｓ／Ｐ）、二元ＩＩ−ＶＩ化合物（ＺｎＳ、ＺｎＳｅ、ＣｄＳ、およびＣｄＳｅ）、および二元ＳｉＧｅ合金が挙げられる。Ｓｉナノファイバー、およびドープＳｉナノファイバーもまた発明の実施形態に有用である。レーザアブレーションによるＳｉナノファイバーの調整がＢ．Ｌｉ等（Ｐｈｙｓ．Ｒｅｖ．Ｂ５９，１６４５−１６４８（１９９９））により記載される。多数の有用な材料のナノチューブを製造する様々な方法が、Ｒ．Ｔｅｎｎｅにより、Ａｎｇｅｗ．Ｃｈｅｍ．Ｉｎｔ．Ｅｄ．４２，５１２４−５１３２（２００３））に記載される。また、ＧａＮのナノチューブがＺｎＯナノワイヤの上に薄いＧａＮ層のエピタキシャル成長、それに続くＺｎＯの除去により有効に製造できる（Ｊ．Ｇｏｌｄｂｅｒｇｅｒ等、Ｎａｔｕｒｅ  ４２２，５９９−６０２（２００３）参照）。Ｍｏ６（Ｔｅｓｌｏｖａ  ３０，１０００  Ｌｊｕｂｌｊａｎａ，Ｓｌｏｖｅｎｉａ）から商業的に入手可能なＭｏＳ９−ｘＩｘの近似組成を有するナノファイバーが好ましい構成物に含まれる（ｘが約４．５と６の間に対して最も特別に）。
【０１８０】
これらの上記の非カーボンベースのナノファイバーの幾つかは、場合によりナノファイバー紡糸およびナノファイバーシートおよびリボンの製作に好ましい寸法的特質を持たないが、先行技術により、任意に好ましい寸法範囲にあるこれらのタイプのナノファイバーを合成する方法が教示される。例えば、陽極化されたアルミナ鋳型によるナノファイバーの合成は周知の技術であり、ナノファイバー直径およびナノファイバー長さは陽極化されたアルミナの厚さおよび陽極化されたアルミナ内のチャネルの直径の適切な選択により適切に調節できる。
【０１８１】
ナノスクロールは発明の実施形態に特に有用である。本発明者らは、ナノスクロールが多層ナノチューブおよびその他の非スクロール化ナノファイバータイプを上回る機械的特性をもたらすことを見出したからである。これらのナノスクロールは、自動的に巻き取られてスクロールを製造する個別のシートまたは層を形成した材料シートの薄い堆積物であり、構造的にはジェリーロールに類似する。殆どのシート形状材料は、−横方向のシート寸法が十分に大きく、スクロールの層間の非共有性結合からのエネルギー取得がスクロールを形成する弾性エネルギーコストを補うことができる限り―スクロールに自己組織化できる。ナノスクロールを形成することが示された材料の幾つかの例は、ビスマス、ＢＮ、Ｃ、Ｖ２Ｏ５、Ｈ２ＴＹｉ３Ｏ７、水酸化酸化ガリウム、亜鉛およびチタンの酸化物、ＣｄＳｅ、Ｃｕ（ＯＨ）２、選択されたペロブスカイト、ＩｎＧａ／ＧａＡｓおよびＧｅｘＳｉ１−ｘ／Ｓｉのヘテロ層構造体、およびＭＴＳ３およびＭＴ２Ｓ５（Ｍ＝Ｓｎ、Ｐｂ、Ｂｉ等；Ｔ＝Ｎｂ、Ｔａ等）のような混合層化合物、である。ビスマスからカーボンおよび窒化ボロンに至る、層形状材料に対するスクロール形成プロセスの一般性は、糸形成ために選択する多数の候補材料があることを意味する。スクロールは現在多量に低価格で製造される剥離材料から簡単に製造されるので、この発明の糸もまた低コストで製造される。多数の層状材料からナノスクロールを合成する方法が知られていて、これらの方法は本発明の実施形態の実行に使用できる（Ｌ．Ｍ．Ｖｉｃｕｌｉｓ，Ｌ．Ｍ．，Ｊ．Ｊ．Ｍａｃｋ，ａｎｄ  Ｒ．Ｂ．Ｋａｎｅｒ，Ｓｃｉｅｎｃｅ  ２９９，１３６１−１３６１（２００３）；Ｚ．Ｌ．Ｗａｎｇ，Ａｄｖａｎｃｅｄ  Ｍａｔｅｒｉａｌｓ  １５，４３２−４３６（２００３）；Ｘ．Ｄ．Ｗａｎｇ等、Ａｄｖａｎｃｅｄ  Ｍａｔｅｒｉａｌｓ  １４，１７３２−（２００２）；Ｗ．Ｌ．Ｈｕｇｈｅｓ  ａｎｄ  Ｚ．Ｌ．Ｗａｎｇ等、Ａｐｐｌｉｅｄ  Ｐｈｙｓｉｃｓ  Ｌｅｔｔｅｒｓ  ８２，２８８６−２８８８（２００３）；Ｊ．Ｗ．Ｌｉｕ等、Ｊｏｕｒｎａｌ  ｏｆ  Ｐｈｙｓｉｃａｌ  Ｃｈｅｍｉｓｔｒｙ  Ｂ１０７，６３２９−６３３２（２００３）；およびＹ．Ｂ．Ｌｉ，Ｙ．Ｂａｎｄｏ，ａｎｄ  Ｄ．Ｇｏｌｂｅｒｇ，Ｃｈｅｍｉｃａｌ  Ｐｈｙｓｉｃｓ  Ｌｅｔｔｅｒｓ  ３７５，１０２−１０５（２００３））。
【０１８２】
３．糸、シートおよびリボンの製作に適する非フォレストのナノファイバーアセンブリ
予備的主要アセンブリまたは主要アセンブリとしてナノチューブ・フォレストを採用する代替物として他の様々なナノファイバー配列が採用できる。
【０１８３】
例えば、実施例３７には、高密度化ナノチューブシートからカーボンナノチューブ糸の撚糸紡糸の方法が記載される。この実施例では高密度化ナノチューブシートが予備的主要アセンブリとして働く。引き出しのままの、自立式ＭＷＮＴシート（実施例２１でのように製造される）が基板（例えば、ガラス、プラスチック、または金属箔）の上に配置され、液体を使用して高密度化された。マイラーフィルムのようなプラスチック基板が最も便利に使用された。所望幅の高密度化シートは引き出しプロセスを開始するために接着テープを使用して基板から容易に引き出された（ここで、リボンのナノファイバー糸は基板からナノチューブを引き剥がして作られる）。糸が引き出される間に撚りを導入するため分離されたシートのストリップの１つの端をモータに付設して、均一な直径の紡糸糸が得られた。
【０１８４】
実施例３６は固体状態で製造されたＭＷＮＴシートが都合よく引き出され均一な直径を有する大きな直径の糸に紡糸されることを例証する。この実施例では高密度化ナノチューブシートが主要配列として働く。１０．５ｃｍ長さ、３ｃｍ幅の引き出されたままのナノチューブシートがそれ自体で折り重ねられ、ほぼ同一の長さを有する疑似円のアセンブリを製造した。１つの端が紡錘の先端に取り付けられ、残りの端は固定された銅線に取り付けた。撚りの導入により均一な紡糸糸が〜２０００回／ｍの撚りレベルで形成された。
【０１８５】
十分に長いカーボンナノチューブを含むエアロゲルは糸の撚りベース紡糸に適切であるが、ナノファイバー円周に対するナノファイバー長さの比が５以上、より好ましくは２０以上でないと横方向応力移転の利点が実現されない。ナノチューブ糸は前もってＣＶＤ炉中で約１００℃で紡糸され、そして同時に、または後に続いてのいずれかで撚糸されたが、記載の実験によれば、糸円周に対するナノファイバー長さの比は単位以下となり、これは撚りで発生する横方向応力移転の利点の実現には不十分である。（Ｙ．Ｌｉ等、Ｓｃｉｅｎｃｅ  ３０４，２７６（２００４）、Ｉ．Ａ．Ｋｉｎｌｏｃｋ等、国際公開第ＷＯ２００５／００７９２６Ａ２号、およびＭ．Ｍｏｔｔａ，Ｎａｎｏ  Ｌｅｔｔｅｒｓ  ５，１５２９（２００５））
適切な長さのナノチューブからなるカーボンナノチューブエアロゲルは、仮撚りベースの糸紡糸および液体による高密度化ベースの糸紡糸、並びにエアロゲルから引き出されたエアロゲルのリボンまたはシートの液体による高密度化ベースの強化による丈夫なリボンおよびシートの製造、のための予備的主要配列として使用できる。場合により液体による高密度化により強化された、これらのエアロゲルの引き出されたリボンは、撚り、仮撚り、または仮撚りと撚りの組み合わせを使用してナノチューブ糸に変換できる。
【０１８６】
その他のナノファイバーエアロゲルもまた、仮撚りベースの糸紡糸および液体による高密度化ベースの糸紡糸、並びにエアロゲルから引き出されたエアロゲルのリボンまたはシートの液体による高密度化ベースの強化による丈夫なリボンおよびシートの製造、のための予備的主要配列として適切である。場合により液体による高密度化により強化された、これらのエアロゲルの引き出されたリボンは、撚り、仮撚り、または仮撚りと撚りの組み合わせを使用してナノチューブ糸に変換できる。紡糸のためおよびシートおよびリボン形成のために役に立つ組成物を与えるナノファイバーのゲルの例は、酸化バナジウムエアロゲル、酸化バナジウム／カーボンナノチューブの複合エアロゲル、およびナノフィブリルセルロースエアロゲルである。これらのタイプのゲルの調整は、Ｊ．Ｓ．ＳａｋａｍａｔｏおよびＢ．Ｄｕｎｎにより（Ｊｏｕｒｎａｌ  ｏｆ  ｔｈｅ  Ｅｌｅｃｔｒｏｃｈｅｍｉｃａｌ  Ｓｏｃｉｅｔｙ  １４９，Ａ２６（２００２），Ｗ．Ｄｏｎｇ等により（Ｓｃｉｅｎｃｅ  ａｎｄ  Ｔｅｃｈｎｏｌｏｇｙ  ｏｆ  Ａｄｖａｎｃｅｄ  Ｍａｔｅｒｉａｌｓ  ４，３（２００３））およびＨ．Ｊｉｎ等により（Ｃｏｌｌｏｉｄｓ  ａｎｄ  Ｓｕｒｆａｃｅｓ  Ａ２４０，６３（２００４））で記載されている。ナノファイバー長さを増加し、長さ対幅の比を最小化するための周知の方法が有効に採用され、ファイバーの紡糸性、またシートおよびリボンの引き出し性に対するこれらナノファイバーの適応性が改善、または得られる。
【０１８７】
磁気的に配向されたナノファイバーシート、電気的に配向されたナノファイバーシート、またはせん断流動で配向されたナノファイバーシートが、糸紡糸の主要配列として採用できる。これらのナノチューブシートは、例えばナノチューブシートを供給するろ過プロセスの間にせん断流動場、磁場または電場の適用など、様々なプロセスにより高度に配向させて得ることができ（Ｍ．Ｊ．Ｃａｓａｖａｎｔ等、Ｊ．Ａｐｐｌｉｅｄ  Ｐｈｙｓｉｃｓ  ９３，２１５３−２１５６（２００３））、その様な形態は発明の実施形態を実行するのに役に立つ。
【０１８８】
不純物を除去する目的で、場合により、幾つかの応用が、例えばナノチューブの懸濁のために使用される可能性のある界面活性剤およびナノチューブ精製の間に導入される可能性のある官能基のような不純物を除去するためにナノファイバーシートを熱アニールすることは有用である。このカーボンナノチューブに対する選択的なアニーリングは、少なくとも４００℃で０．５時間以上実行することが好ましい。カーボンナノチューブの構造を保持するために、アニーリングは選択的に好ましくは不活性雰囲気中で、単層ナノチューブに対しては好ましくは約１５００℃未満の温度で実行される。
【０１８９】
ナノファイバーのその様な配向された配列は、撚りベースの紡糸のための主要アセンブリとして採用できる。本発明者らは、もし次の条件を満たさないとそのような撚りベースの紡糸が高強度の糸を製造することに余り成功しないことを見出した。その条件は、直径Ｄの撚り糸に対して、ファイバーの長さ当たりの一方向にかかった最高の全撚り数が、少なくとも約０．０６／Dターンであり、ナノファイバーの重要な構成要素が（ｉ）最大幅
が約５００ｎｍ未満、（ｉｉ）幅対長さ対幅の最小比が少なくとも約１００、および（ｉｉｉ）糸円周に対するナノファイバー長さの比が約５より大きい値を有することである。
【０１９０】
本発明者らは、文献に記載された配向カーボンナノチューブシート（数μ未満のナノファイバー長さを有する）は、大部分が直径１μ以上の高強度の撚り糸を製造するために不適切であることを見出した。本発明者が見出したその理由は、ナノファイバー長さは糸円周の少なくとも５倍が好ましく、更に好ましくは糸円周の２０倍である。しかし、本発明者らはろ過ベースのシート形成プロセスは、更に長いナノチューブに適応し（例えば、実施例１の方法で３００μ長さまでのナノチューブ生産物）、またその様なより長いナノチューブは発明の実施形態に選択的に好ましく採用されることを見出した。
【０１９１】
凝集紡糸プロセスで製造された糸もまた好ましくは、これらの糸の長さが糸円周の少なくとも５倍を超えるまで増加される限りにおいて、本発明の実施形態に有用である。この条件は、文献中の紡糸された糸に対して実現されていない。更に、これらの糸のナノチューブ長さは糸円周の少なくとも２０倍以上がより好ましい。これらの凝集ベースの紡糸方法には、例えば凝集浴の中にポリビニルアルコールのようなポリマーを使用した凝集紡糸（Ｂ．Ｖｉｇｏｌｏ等、Ｓｃｉｅｎｃｅ  ２９０，１３３１（２０００）；Ｒ．Ｈ．Ｂａｕｇｈｍａｎ，Ｓｃｉｅｎｃｅ  ２９０，１３１０（２０００）；Ｂ．Ｖｉｇｏｌｏ等、Ａｐｐｌｉｅｄ  Ｐｈｙｓｉｃｓ  Ｌｅｔｔｅｒｓ  ８１，１２１０（２００２）；およびＡ．Ｂ．Ｄａｌｔｏｎ等Ｎａｔｕｒｅ  ４２３，７０３（２００３））、水性のナノチューブ分散液および酸性または塩基性の非高分子性の凝固剤を使用した凝集紡糸（同時係属出願ＰＣＴ特許出願番号ＵＳ２００５／０３５２２０号）、および酸性の紡糸溶液および非高分子性凝集浴を使用した紡糸プロセス（Ｖ．Ａ．Ｄａｖｉｓ等、米国特許出願公開番号２００３０１７０１６６号）が挙げられる。しかし、高分子凝固剤が使用された、またはポリマーを含有する紡糸溶液の紡糸プロセスに対して、本発明者らは、ポリマー含有の糸はポリマーが存在する間は好適に高度な配向状態に引き出され、次いでそのポリマーは撚りプロセスの前に実質的に取り除かれる（例えば熱分解のようなもので）ことが最も好ましい、ことを見出した。この項の発明の実施形態において、凝集紡糸で形成された糸は紡糸プロセスの主要アセンブリにできる。本発明者らは、高度に配向された中空のナノファイバー糸は、中空の糸における最も短いナノファイバー糸の長さが糸円周の約５倍より大きければ、撚りプロセスを含む発明の実施形態の実行に好適であることも見出した。
【０１９２】
超酸から紡糸されたナノチューブ糸（Ｖ．Ａ．Ｄａｖｉｓ等、米国特許出願公開第２００３０１７０１６６号；Ｗ．Ｚｈｏｕ等、Ｊ．Ａｐｐｌｉｅｄ  Ｐｈｙｓｉｃｓ  ９５，６４９−６５５（２００４））もまた発明の実施形態である撚り糸の調整のための主要アセンブリとして場合により特に好ましい。しかし、超酸紡糸プロセスを使用した先行技術において紡糸された糸の中のナノファイバーは、ポリマーバインダーを採用しないと、ミクロンおよびそれより大きい直径を有する高機能カーボンナノチューブ糸を引き出すには短すぎる。また報告された糸直径は約６０μｍ以上である（Ｗ．Ｚｈｏｕ等、Ｊ．Ａｐｐｌｉｅｄ  Ｐｈｙｓｉｃｓ  ９５，６４９−６５５（２００４））。従って、大きい糸直径および短いナノチューブ長さの両方により、撚りの挿入によりこれらの糸の性能は、紡糸されたままでまたは熱アニールの後のいずれにおいても改善されない。本発明の実施形態の教示によれば、撚り紡糸または引き出し・撚糸紡糸が、好ましくは、糸におけるナノファイバーチューブの重要な構成要素に対して約５よりも大きい、糸円周に対するナノファイバー長さの比をもたらす。更に好ましくは、糸におけるナノファイバーの重要な構成要素が約２０よりも大きな、糸円周に対するナノファイバー長さの最小比を有する。選択的に最も好ましくは、ナノファイバーの主要構成要素は約２０よりも大きい糸円周に対するナノファイバー長さの比を有する。従って、６０μｍの糸直径を有する先行技術の酸紡糸糸は、もしナノファイバー糸の長さが約９４０μｍであれば撚糸が出来て実質的に撚りの利点を獲得でき、先行技術の超酸における紡糸ファイバーで可能性のあるナノファイバー長さの約１０００倍である。
【０１９３】
４．以前に得られなかった直径を有する撚り入りおよび仮撚りのポリマーフリーのナノファイバー糸
本発明の実施形態により、先行技術の撚り糸よりも１０００倍のまたはそれより小さい直径の撚り糸が提供される。約１００，０００の個別のカーボンナノファイバーは５μｍ直径のナノチューブ糸の断面であり、典型的な商用ウール（毛織物）および綿糸の断面での４０−１００ファイバーと比較して、平方μ当たり５０００ナノファイバーというナノファイバー密度に相当する。比較すると、先行技術を使用して報告されたナノチューブファイバーの最小直径は、調整が実施例２に記載されるミクロン直径の撚り入りカーボンナノチューブ糸よりも直径で１０倍以上大きい。糸の長さ１ｍ当たりの糸容積および線密度はファイバー直径の二乗に比例するので、本発明の実施形態の糸は線密度およびメートル当たりの容積において先行技術の織物用糸で得られた値よりも１００倍以上低い。マイクロファイバーは極めて手触りが柔らかく、ドレープ性があり、吸収性が高いために広く使用され、織物産業において１デニール以下（即ち、１  ｄｅｎ以下）、即ち１本のフィラメントの重量が９０００ｍ当たりで１ｇ未満、または０．１１ｍｇ／ｍ、のものとして定義される。比較すると、５ミクロン直径の非諸撚りのＭＥＮＴ糸（通称、「シングル、単糸」で断面積中に約１００，０００ファイバーを含む）の線密度は、典型的には約１０μｇ／ｍ（０．０９ｄｅｎ）であり、通常の綿糸で１０  ｍｇ／ｍ（９０ｄｅｎ）、毛糸で２０−１００  ｍｇ／ｍ（１８０−９００ｄｅｎ）とそれぞれ比較される。
【０１９４】
ナノファイバーの撚り糸および構成要素のナノファイバーの直径が小さいことの結果として、これまでのマイクロファイバーの撚り糸よりも１０２および１０６の係数で小さい線密度が得られ、これによりその糸は軍事用衣類および宇宙服における織物用途に期待ができる。織物における利点には、「通気性」および水および風抵抗の組み合わせ、高密度ミクロン直径の糸の炭そ菌などのバクテリアに対する不透過性、高い熱伝導性および高い電気伝導性、無線周波およびマイクロ波の吸収性、静電気放電に対する防護作用、侵入に対する防護作用、幾つかの電子織物の不快な硬さと際立った対照の生地の柔らかさおよびドレープ性が挙げられる。防弾チョッキに使用されるケブラー繊維に匹敵する強靭性、ノットおよび摩擦誘起の破損に対する抵抗、高い破損歪み、および紫外線および熱に対する高い安定性、は織物用途に対するナノチューブ糸のその他の主要利点である。
【０１９５】
これらの得られる利点の結果、幾つかの応用分野のために、これらの低デニール用途分野のための選択的に好ましい発明実施形態の糸は、約１０ミクロン未満の直径のナノファイバー単糸および１ｍ以上の糸長さを有する。これらの用途に対して、任意により好ましくは直径が５ミクロン未満のナノファイバー単糸である。選択的に好ましくは、引き出し・撚糸の糸は、糸断面積の各１平方ミクロンを貫通する、少なくとも５００ナノファイバーを含有する。選択的により好ましくは、少なくとも１０００ナノファイバーがナノファイバー糸の断面積の各１平方ミクロンを貫通する。
【０１９６】
５．紡糸中の撚りの挿入、高密度化、およびフィラメント格納の方法の開発
ナノチューブを糸に紡糸する間に撚りを導入するためには、撚り挿入の様々な既知の方法が使用できる。その様な方法には、リング精紡、ミュール精紡、キャップ精紡、オープンエンド精紡、ボルテックス精紡、および仮撚り紡糸技術が挙げられるが、それらに限定されない（Ｅ．Ｏｘｔｏｂｙ，Ｓｐｕｎ  Ｙａｒｎ  Ｔｅｃｈｎｏｌｏｇｙ，Ｂｕｔｔｅｒｗｏｒｔｈｓ，１９８７およびＣ．Ａ．Ｌａｗｒｅｎｃｅ，Ｆｕｄａｍｅｎｔａｌｓ  ｏｆ  Ｓｐｕｎ  Ｙａｒｎ  Ｔｅｃｈｎｏｌｏｇｙ，ＣＲＣ  Ｐｒｅｓｓ，２００２を参照）。ミュール精紡はバッチ式プロセスである不利益を有するが（紡糸し次いで巻き取る）、リングまたはトラベラを必要としない利点を有する。
【０１９７】
新規な連続的紡糸装置が微細および超微細なナノファイバーの紡糸のために提供され、それにより紡糸された糸をボビンの上に巻き取りしながら撚りが導入される。装置は図３８に概略的に示される。ファイバー源は基板上のナノチューブ・フォレスト（３８０１）である。製造された糸（３８０２）は初期の糸ガイド（３８０３）を通り抜けさせられる。紡糸装置は、紡錘基部（３８０５）、ワインディング糸ガイド（３８０４）を付設したドーナツ形状のワインディングディスク（３８０６）、電磁石（３８０７）、強磁性紡錘基部と接触している、代表的にはスチール製のドーナツ形状金属磁気ディスク（３８０８）を含む。一方の端では、紡錘が可変速モータ（不図示）により駆動される。反対の端には、紡糸されたファイバーを取り上げて貯える、取り外し可能なボビン（３８１１）がある。紡錘基部には紡錘基部から突き出した紡錘ピン（３８１０）が具備され、それは磁気ディスク（３８０８）および強磁性ワインディングディスク（３８０６）の中心を通り抜ける。可変速モータにより紡錘は角速度ω１で回転され、紡錘基部（３８０９）と磁気ディスク（３８０８）の間、および磁気ディスクと強磁性ワインディングディスク（３８０６）の間における磁気誘導の摩擦によりワインディングディスクを回転させる。電磁石がワインディングディスク上に可変のブレーキ力を導入するために使用され、それにより紡錘に関する角速度（ω２）が減少される。引抜されたナノファイバーの紡錘軸の周りの回転により、撚りが導入され、紡糸された糸が紡錘上にワインディングディスクのより低速の回転により巻き取られながら、それにより糸が形成される。巻き取り速度はω１とω２の間の速度差［ω（巻き取り）＝ω１−ω２］によって決定され、それは電磁石に印加される電圧を変えることにより連続的に調節できる。有利なことには、撚りのレベルおよび紡糸速度の両方が、独立的にモータ速度と印加磁界を調整する電子インターフェイスにより、独立的に制御できる。このシステムにより、最小の張力が紡糸された糸にかけられ、糸の紡糸を高または低の両方のブレーキ力で取り扱える。この同一システムが多数のシングルストランド糸を一緒に重ねて連続的にマルチストランド糸を製造するためにも利用できる。その場合、ナノチューブ・フォレストは未重ね合わせ糸のリールによって交換される。
【０１９８】
紡糸装置の様々な変形例が有効に採用できる。例えば、磁気ディスク（３８０８）は取り除かれ、そしてワインディングディスクと紡錘基部の間の直接的な摩擦力がワインディングディスクに荷重を与えるバネにより与えられる。バネ荷重が電気制御アクチュエータ（強誘電体または強誘電性アクチェータなど）で与えられる場合には、電磁石（３８０７）は取り除かれる。代替として、磁気ディスク（３８０７）は、ワインディングディスクと紡錘基部の間の間接的な機械的カップリングを電気的に制御される厚さの強誘電性ディスクで置き換えされる。後者の場合、電磁石（３８０７）は取り除くことができ、紡錘基部、強誘電性ディスク、そしてワインディングディスクの間の摩擦力はバネ荷重により作り出すことが出来る。
【０１９９】
カーボンナノチューブを糸に紡糸する別の好ましい方法は、紡糸された糸をボビンの上に巻き取りながら撚糸する、直接的紡糸方法を採用することである。その装置は図１９および２０に図解で概説される。
【０２００】
図１９により、巻き取り軸（１９０４）の周りに同時に回転しながら、糸軸と一致する軸（１９０３）の周りに回転するボビン（１９０２）の上に位置する基板受け台（１９０１）から構成される紡糸ユニット（１９００）が示される。糸軸の周りの回転により、引き抜かれたナノチューブアセンブリ（１９０６）に撚り（１９０５）が導入されることにより、自軸の周りの回転により駆動ローラに強固に装着されたボビンの上に紡糸された糸が巻き取られながら、糸が形成される。
【０２０１】
図２０には、基板受け台の詳細が与えられ、基板ホルダアーム（２００２）のネットワーク、中央シャフト（２００３）、およびクロスサポート（２００４）によって支持される６個の基板ユニット（２００１）を備えて示される。しかしながら、略記されたスキームと一致した多くの設計変更が可能であることが分かる。同様に、ＭＷＮＴフォレストは基板の片側または両側（２００５）から成長させることが可能である。両側からナノチューブを成長させることの利点は、それにより紡糸機の能力が高くなることである。
【０２０２】
この直接紡糸方法の利点は、紡糸と糸軸の間の一致により、紡糸による膨張が排除され、ナノチューブ糸は撚りが挿入されるまでどんな表面とも接触が無く、それまでに十分に備わっている凝集力により破損無しに取り扱えることである。撚りのレベルは可変速モータを使用して巻き取りと撚糸の駆動をお互いに独立させて動かすことにより巻き取りしながら独立的に設定できる。
【０２０３】
図１９および図２０の装置は、柔軟なベルトであるナノチューブ・フォレストに基板を使用して、ナノチューブ抽出で製造された糸から曲がって離れ、ナノチューブ成長のための炉まで連続的に移動し、次いで糸を製造するためのナノチューブ抽出の地点に戻るようにして、連続化できる。
【０２０４】
当技術分野で知られた技術、例えば糸における張力のモニタリング、新しい基板の自動投入および使用済み基板の取り除き、自動的な糸通しおよび玉揚げ、および糸パッケージの構築管理のシステムの様な技術が、機能性および生産性を改善するために紡糸機に取り付けできる。
【０２０５】
驚いたことに、本発明者らは、オープエンド紡績の変形またはブレーキ紡績が、ミクロン直径のファイバーに対する適用性からナノメートル直径に至るまで１０００を超える係数でダウンサイズできることを見出した。通常の織物用繊維のオープンエンド紡績は以下のステップを含む：（１）直線状で平行に個別化されたファイバーのアセンブリの調整；（２）アセンブリからシングルファイバーを取り外す方法；（３）カップ形状のコレクタ（回転体）の内部表面にファイバーを移送する手段；（４）コレクタを高速で支持し駆動する手段；（５）コレクタからファイバーを回収する手段であって、その間に撚りが挿入され糸を形成し、糸をパッケージに巻き取る。これらのステップの全てがナノファイバーのオープンエンド紡績に必要だが、本発明者らはナノスケールファイバーに対してそのプロセスを良好に運用するには改作が必要とされることを見出した。すなわち、（１）ナノファイバーが接触する全ての表面とナノチューブの表面においてナノファイバーが表面に密着しないように確実に選択されるようにすること、および（２）個別化および撚りの挿入用のコレクタへの供給のための配向が適切に行われるナノファイバー供給のために、ナノスケールで適用できる方法を開発し使用すること、である。通常の紡糸の場合と異なり、適切に個別化されたナノファイバーは、糸の紡糸ステップの間または紡糸の前加工の間で好適に集成されなければならない何千ものナノファイバー構成要素を含むナノファイバー束またはローブであってもよい。一方、天然ファイバーもまたナノファイバーの構成要素を含有するが、自然の生態により自己組織化される。
【０２０６】
ナノファイバー紡糸に適切なオープンエンド紡績の設計図が図４３に示される。説明図により、ナノチューブが、予備的配列からのシート引き出しにより堆積されたナノチューブの供給パッケージ（４３０１）から引き離されことが示される。ローラ（４３０１）は格納を最大化するため十分に長尺化できる。ナノファイバーおよびナノファイバーアセンブリは供給ローラから、高度に表面仕上げされた多数の微細なピンを備え、供給ローラに近接して設置された高速ビータ（４３０２）により引き離される。ナノファイバーおよびナノファイバーアセンブリは輸送チューブ（４３０３）の中に放出され、そこで空気流によりナノファイバーがロータ（４３０４）に運ばれる。空気流はロータ内の空気圧を大気圧以下に保持して発生させる。ナノファイバーおよびナノファイバーアセンブリはロータの内側表面に集まり、遠心力の影響を受けて溝（４３０５）に滑り込み、そこで概して平行なファイバーのアセンブリを形成する。溝中に十分な数のナノファイバーが集積したらシード糸（４３０６）が低圧による支援を受けてロータ中に導入され、そこでナノファイバーはロータの１回転毎に１回の撚りが導入される撚糸を開始し糸を形成する。直ちに糸はローラ（４３０７）により回収されるが、通常のオープンエンド紡績と同様に、尾部（４３０６）の撚りを増加し紡糸の信頼性を改善する目的で、ロータ中で形成される糸の中に仮撚りを挿入するためにドッフィングチューブネーブル（ｄｏｆｆｉｎｇ  ｔｕｂｅ  ｎａｖｅｌ）（４３０８）が使用される。糸が形成されながら、パッケージワインダ（４３１０）により糸パッケージ（４３０９）の上に巻き付けられる。当業者にわかるであろう基本設計の変更は可能である。
【０２０７】
仮撚り紡糸は通常の織物加工で、連続フィラメントまたは双糸構造で第二の糸が仮撚りをトラップするために利用可能である場合のステープルファイバーに、かさ高さを付与するため使用される。仮撚り紡糸は通常のステープルファイバー糸に対する使用に限定されていた。糸が一旦ツイスタを通過すると撚りが消えそしてその強度および引っ張り強度が失われるからである。驚いたことに、本発明者らは、本明細書に記載されるナノファイバー糸は導入された撚りが除かれた後で強度および引っ張り強度を保持することを見出す。そのことは糸の高密度化による場合と幾分似ている。このことは仮撚りが、浸潤されたポリマーのような糸相互間のバインダーを適用してもしなくてもどちらの場合でも、使用に適切な糸を製造するために使用できることを意味する。この発見により図４４−４６に記載した仮撚り紡糸装置に対する動機付けが与えられる。ナノファイバー糸が後で永久的撚り導入を受けた場合であっても、導入された仮撚りはナノファイバーの強度を増加させ、その結果より高い加工速度が、糸の破断を引き起こすことなく可能である。
【０２０８】
撚り挿入および等価な撚りの脱挿入（仮撚り挿入という）の影響に関するこれらの測定結果は実施例４０に提供される。得られた強度（撚り挿入の後に等しい撚りの脱挿入が続けられる場合）（１１３Ｍｐａ）は、無撚りの糸のごくわずかな強度よりもはるかに高いが、初期に挿入された撚り挿入の度合いが保持された場合（３３９ＭＰａ）に対してよりも低い。それでも、撚り挿入／撚りの脱挿入のプロセスを受けた糸は、ナノチューブ／ポリマー複合材の形成における糸用途に強く望まれ、高強度および高靭性を有し、同様に非常に長いナノチューブの間のファンデアワールス相互作用の結果により応力伝達する、高密度パッキングの開発にも強く望まれる。ここで重要なことは好適に横方向結合したナノファイバー糸は、撚りがゼロの場合で最高の強度を有する点である。撚りは横方向の結合を与えるために導入される。しかし、カップリング剤（例えば浸潤ポリマーなど）を使ったナノファイバー糸の浸潤によっても必要とされる横方向の結合が与えられる。加えてナノチューブが適度に長い場合は、糸の高密度化（および相当するナノファイバー同士の結合関係の適度な増強）を与えるどんな仮撚りによっても高強度が与えられる。
【０２０９】
これらの発見に対応して、仮撚りが導入され、後でポリマーのような結合剤で浸潤される、発明の実施形態が提供される。結合剤の種類は広範囲であり、ポリマー、金属（例えば溶融浸潤、化学的、または電気化学的浸潤など）、およびその他の有機および無機材料（ＳｉＯ２など）が挙げられる。ポリアクリロニトリルのような結合剤は場合により熱分解され、結合剤でナノファイバー糸の最適充填を得るために追加的な浸潤ステップの後に、追加的な熱分解ステップを続けることができる。
【０２１０】
同様に、仮撚り紡糸は低レベルの実撚りを挿入する前処理として高速で糸を高密度化できる高度な撚り領域を容易に与えるために使用できる。もし予備的高密度化が無い場合、意図の製造速度を低下させ、より高レベルの実撚りが必要とされる。これを実行するための装置が図４６に示され、そこでは予備的主要配列（４６０１）が基板から引き出され仮撚りの紡糸口金４６０２によって撚りが入れられその結果紡糸口金の上流に高度な撚り糸４６０３を与えることが示される。紡糸口金の下流部門は通常の紡糸システム４６０４であり、糸を巻き取るためのボビン（４６０５）、撚りを挿入するためのトラベラ型のフック（４６０６）およびドライブ（４６０７）で構成され、仮撚りゾーンにおけるよりも低レベルの撚りが導入される。パッケージ構築を与えるための動作は示されていないが当業者には熟知のことである。糸は若干の強度を付与する高度な撚りによって高密度化されるので、低レベルの実撚りはナノファイバー糸に対して適正な強度を達成するために必要とされる。
【０２１１】
ナノファイバーの紡糸に適切な仮撚りシステムの設計が図４４に示される。ナノファイバーは、基板（４４０２）の上に支持されるナノチューブ・フォレスト（４４０１）から引き出されると同時に仮撚り紡錘４４０３（紡糸口金）によって撚りを入れられ紡糸の三角（４４０４）および高度な撚り糸（４４０５）を形成する。紡糸システムが平衡に達すると紡糸口金を離れる糸は撚りを持たない（４４０６）が、紡糸口金の上流部門の撚りの結果として付与される高密度化のために、若干の強度を有する。糸はパッケージワインダ（４４０８）によりパッケージ（４４０７）の上に巻き取られる。
【０２１２】
紡糸口金（４４０３）は図４５により詳細に示される。紡糸口金４５０１は円筒チューブ（４５０２）、支持ベアリングを配置する区分４５０３、および高速で紡糸口金を駆動するためのプーリー（４５０４）を含む。２個のトロイダル状セラミック糸ガイド（４５０５および４５０６）がシリンダ４５０２のプーリーと反対側の端部に搭載され紡糸口金を通過する間の糸を支持する。適当な断面形状を備えた孔（４５０７）がシャフトに対して直角にシリンダ４５０２を通過して開けられる。セラミックピン４５０８は撚りを挿入するためのクランクが効果的に提供されるように糸がループできる周囲環境を与える。ピンは軸上の糸に正の位置を与えるように形作られ、一般的には紡糸口金の軸を含む平面において「Ｕ」の馬鞍形状が使用される。追加的な改良は、紡糸口金の軸の上に配置されるピンの上に狭いくびれを配置することである。ピンは紡糸口金の糸通しを容易にする一方の端部で開口している。
【０２１３】
カーボンナノチューブおよびその他のナノファイバーを糸に連続的に紡糸する別の方法は、紡糸された糸をボビンに巻き取る時に撚糸する直接紡糸法を採用することである。装置は図１０６に図解で概説される。ファイバー源は基板（１０６０１）上のナノチューブ・フォレストであり、その他のナノファイバー源も使用できる。製造された糸（１０６０２）は初期の糸ガイド（１０６０３）を通過する。紡糸装置は紡錘（１０６０５）、対応する糸ガイド（１０６０４）を備えたワインディングディスク（１０６０６）、紡糸モータ（１０６０７）、およびベルト（１０６０９）を通してワインディングディスクを駆動するワインディングモータ（１０６０８）を含む。一方の端部で紡錘（１０６０５）は可変速モータ（１０６０７）で駆動され；反対の端部には紡糸された糸を巻き取り、格納する取り外し可能なボビン（１０６１１）がある。紡錘（１０６０５）はモータ（１０６０７）に付設され紡錘ピン（１０６１０）はワインディングディスク（１０６０６）の中心を通過する。可変速モータ（１０６０７）は紡錘を角速度ω１で回転しワインディングモータ（１０６０８）はワインディングディスクを角速度ω２で回転する。引き抜かれたナノファイバーアセンブリの紡錘軸の周りの回転により撚りが導入され、それにより糸が形成され、一方ワインディングディスクのより早い回転によりボビンの上に紡糸された糸が巻き取られる。巻き取り速度はω１とω２の間の速度差によって決定され［ω（巻き取り）＝ω１−ω２］、それは２個のモータの間の速度差の変更によって連続的に調節できる。有利なことには、撚りのレベルおよび紡糸速度の両方が、独立的にモータ速度を調整する電子インターフェイスにより独立的に制御できる。この同じ装置が多数のシングルストランド糸を一緒に重ね合わせて連続的にマルチストランド糸を製造するためにも利用できる。その場合、ナノチューブ・フォレストは未重ね合わせ糸または生成物中に所望よりも低い重ね合わせを有する糸のリールにより置き換えられる。図示しないが、図１０６の紡糸装置は、糸を収集するためにボビンを前後に移動する設備が追加できる。
【０２１４】
糸、シート、およびリボンの驚異的な強度増強が、液体の浸潤およびその後の蒸発の結果として得られるので、本発明者らはこれらの増強を加工ステップに使用する。実施例３８により、糸中に適切な揮発性液体を浸潤し、その後この液体を蒸発させた結果として得られる劇的な糸強度の増加が示される。引っ張り強度もまた増加する。これらの効果は明らかに揮発性液体の蒸発による糸の高密度化によるものである。撚りが適用されず、フォレストから引き出されたままで糸が使用される場合、糸の機械的強度は余りに低すぎて我々の装置を使用して測定できなかった。
【０２１５】
その様な高密度化および機械的強度および引っ張り強度の改善のために最も適切な液体は、ナノファイバーの糸、シートまたはリボンの中に浸透するために十分低い粘度およびナノチューブを濡らす性能を有するものである。実施例３８で使用された液体はエタノールであるが、低粘度でナノファイバーと略釣り合う凝集エネルギー密度を有する揮発性液体の同類もまた有用である。
【０２１６】
糸に液体を添加するための織物またはシート加工には、例えばスプレイ、パディングおよび気相表面処理の様な多くのシステムがある。これらの技術の全ては紡糸された糸または引き出されたシートの強度増強を得るために紡糸またはシート製作の間に使用できる。図４４ではシリンジポンプが採用され、実施例５３では溶剤浴が使用され、実施例５４では蒸気の凝縮が使用される。
【０２１７】
６．極薄の引き出しナノファイバーシートの格納
極薄のカーボンナノチューブシートは場合により引き出され、次いで格納の必要なしにデバイス構築に適用することができる。しかし場合によっては、その様なシートのロール巻きを製作し、後でこれらのロール巻きをデバイス構築のような用途に適用することが所望される。
【０２１８】
カーボンナノチューブ（ＣＮＴ）シートはフォレストから引き出され、基板フィルム（例えば、プラスチック、金属箔、多孔質ペーパ、またはテフロン（登録商標）フィルムなど）に貼り付けられ、高密度化され心棒上に巻き付けられる。このプロセスの可能性の例証が、接着剤なし基板、接着剤コート基板、および弾性基板、および多孔質基板でそれぞれ実施例２３、３１、３２、および４５に与えられる。図５３および図５４ではその様なプロセスが概略的に図示される。
【０２１９】
実施例４５には、カーボンナノチューブが所要輪郭面に堆積され、この表面上で高密度化され、その結果所要輪郭面の形状がナノチューブのシート配列の形状の中に保持できることが示される。この心棒は所要輪郭心棒であり得る。この応用例証は、例えば所要輪郭複合材中の層として（航空機パネルなど）、航空機上の着氷防止のための所要輪郭の加熱要素としてのカーボンナノチューブシートの堆積物を、またはエネルギー貯蔵および所要輪郭のカーパネルの構造用部品の両方を提供する所要輪郭の超コンデンサを可能にする。
【０２２０】
図５３の要素５３０２は実施例１に記載されたように調製されたナノチューブ・フォレストである。要素５３０１は成長基板、要素５３０３はフォレストから引き出されたナノチューブシート、要素５３０４は基板フィルム、および要素５３０５は基板フィルムに貼り付けられたナノチューブシートである。貼り付けられたナノチューブシートは液体（要素５３０６）を使用して高密度化され、ヒータ（要素５３０７）で乾燥され、次いで心棒の上に巻き取られる。ここでローラ（２個）は白抜き丸で表され、そして心棒（３個）は塗りつぶし丸で表される。プロセスを繰り返すことによって、多層のナノチューブシートが基板フィルムに適用できる。そのプロセスの変形が図５４に図示される。収集されたシートを高密度化するために、液体の代わりに、液体蒸気（要素５４０６）が使用され、高密度化シート（要素５４０７）は心棒上に巻き取られる。要素は、ナノチューブ・フォレスト用の基板（５４０１）、ナノチューブ・フォレスト（５４０２）、ＣＮＴシート（５４０３）、基板フィルム（５４０４）、基板フィルムに貼り付けられたＣＮＴシート（５４０５）、蒸気の供給のための加熱システム（５４０６）、基板フィルム上の高密度化ＣＮＴシート（５４０７）、基板フィルム供給の心棒（５４０８）、ナノチューブシートと基板フィルムの一体化のためのローラ（５４０９）、および収集心棒（５４１０）である。図５３および図５４における各々のローラは場合により、積層されたナノチューブシートと基板フィルムの各々の側の上に１つある、対ローラで置き換えできる。
【０２２１】
重要なことは、図５３および５４の装置で製造された高密度化ナノチューブシートは、後で心棒から巻き戻され、自立型の高密度化シートを形成するための糸の撚りベースの紡糸用に（実施例３７参照）、またはナノチューブシートの選択された部分のその他の基板への機械的転写（実施例３４参照）用に、基板フィルムから分離されることである。同様に、基板は、ナノチューブシートの貼り付けの前に引き伸ばされる弾性フィルム（または織物）（実施例３２参照）、または接着剤コートされた基板シート（実施例３２参照）であってもよい。引き伸ばしは、基板供給および基板フィルム／ナノチューブシートの巻き取り心棒およびこれらの心棒の間のローラ（または対ローラ）の相対的回転速度を制御することによって実行できる。
【０２２２】
実施例５０により、ナノチューブシートが基板上に堆積され、液体浸潤方法により高密度化され、次いで基板から引き剥がされ自立型の高密度化シート配列が得られることが例証される。この例証の重要性はそれにより心棒上に高密度化ナノチューブシートの格納、およびその後、利用のためにシート基板（典型的にはプラスチックのフィルムキャリア）からこれらの高密度化シートの取り出しが可能になることである。引き出しのままの３、５、または８層のどれかの、自立型ＭＷＮＴシート（実施例２１で作られた）が基板（例えば、ガラス、プラスチック、または金属箔）の上に置かれ、液体を使用して高密度化された（実施例２３の方法を使用して）。マイラーフィルムの様なプラスチックキャリア基板が最も好都合であった。高密度化シートの所望の幅（または全幅）が、シートを取り除くプロセスを開始するため接着テープを使用して基板から容易に引き剥がされた。実施例２１で作られたシートの液体浸潤によって得られた高密度化シートの厚さが３０−５０ｎｍ厚よりも大きくない場合（例えば、シート引き出しにより高度なフォレストを使用する結果として）、キャリアシート上の１個のシートよりも多くの積み重ねを堆積させることが好ましい。３０−５０ｎｍの１個の高密度化シートは基板から取り除く間に容易に損傷するからである。
【０２２３】
実施例３７により、非常に薄い高密度化カーボンナノチューブシートの堆積物（厚さで１５０ｎｍ未満）は、格納および可能な積み出しのために心棒上にロール巻きでき、次いでその後の利用のために分離すること無しに、またはキャリアシートで（実施例５０におけるマイラーフィルムの様に）ナノチューブシートを支持することなく展開することができることが示される。
【０２２４】
７．糸、シート、およびリボンの製作の前および後での化学的および物理的修飾
引き出し・撚糸紡糸またはシート引き出しの前後のどちらかでナノファイバーを修飾する発明の実施形態において、多様な方法が有効に採用できる。その様な修飾により、例えば、撚糸紡糸のためのファイバー相互間の摩擦の最適化、糸またはリボンのいずれかに対するファイバー相互間の共有結合の造成、および電気伝導性のナノファイバー糸の電気的絶縁（ＭＷＮＴに対して紡糸後における化学的誘導体化プロセスによるような）の様々な利点が結果としてもたらされる。化学的誘導体化、物理的誘導体化、表面コーティング、またはドーパント挿入が、紡糸の前後、または引き出し・撚糸紡糸の前後、または物品または織り上げた織物のような物品前の前駆体に引き出し・撚糸糸を製作した後、に実行できる。ナノチューブ・フォレストの間のカーボンナノチューブの修飾に対して特に好ましい方法は、気相反応、プラズマ誘起反応、または超臨界相で実行される反応および流体抽出である。これらの方法は一般的に、溶液または融液相の方法で行うよりもナノチューブ・フォレストの内部にナノチューブ整列を良好に保存するからである。さらに具体的には、フッ素ガスでのカーボンナノチューブのフッ素化およびプラズマ誘起表面誘導体化が有用である。あらゆるタイプの糸に対するこれらのプロセスの利用はこれまで認識されておらず、それらは糸に対して適用されなかったが、カーボンナノチューブのフッ素化に対する有用な反応条件およびプラズマ誘起派生物が提供される。例えば、Ｔ．Ｎａｋａｊｉｍａ，Ｓ．Ｋａｓａｍａｔｓｕ  ａｎｄ  Ｙ．ＭａｔｓｕｏによるＥｕｒｏｐｅａｎ  Ｊｏｕｒｎａｌ  Ｓｏｌｉｄ  Ｓｔａｔｅ  Ｉｎｏｒｇａｎｉｃ  Ｃｈｅｍｉｓｔｒｙ  ３３，８３１（１９９６）；Ｅ．Ｔ．Ｍｉｃｋｅｌｓｏｎ等によるＣｈｅｍ．Ｐｈｙｓ．Ｌｅｔｔ．２９６，１８８（１９８８）；およびＪ．Ｐｈｙｓ．Ｃｈｅｍ，Ｂ１０３  ４３１８（１９９９）；およびＱ．Ｃｈｅｎ．等によるＪ．Ｐｈｙｓ．Ｃｈｅｍ．Ｂ１０５，６１８（２００１）。カーボンナノチューブの化学的誘導体化に使用できるその他の有用な方法は、Ｖ．Ｎ．Ｋｈａｂａｓｈｅｓｈｕ等によるＡｃｃｏｕｎｔｓ  ｏｆ  Ｃｈｅｍｉｃａｌ  Ｒｅｓｅａｒｃｈ  ３５，１０９６−１１０４（２００２）；Ｙ．Ｐ．Ｓｕｎ等によるＡｃｃｏｕｎｔｓ  ｏｆ  Ｃｈｅｍｉｃａｌ  Ｒｅｓｅａｒｃｈ  ３５，１０９６−１１０４（２００２）；およびＳ．Ｎｉｙｏｇｉ等によるＡｃｃｏｕｎｔｓ  ｏｆ  Ｃｈｅｍｉｃａｌ  Ｒｅｓｅａｒｃｈ  ３５，１０８７−１０９５（２００２）に記載されている。これらの方法の多くは単層ナノチューブの長さを減少させるので、これらの方法を２層および多層のカーボンナノチューブに適用する利点がある。
【０２２５】
例えば、引き出し・撚糸紡糸のナノファイバー糸に使用されるナノファイバー・フォレスト中のナノファイバーは、場合によりポリ（テトラフルオロエチレン）のような疎水性の材料でコーティングされる。ナノファイバーにコーティングするその様な方法の一つは、個別のナノファイバー表面上でポリ（テトラフルオロエチレン）を重合により作り出すＣＦ２ラジカルを作るためにヘキサフルオロプロピレンオキシドを約５００℃の加熱フィラメント上で分解（ホットフィラメントＣＶＤ）するものである（Ｋ．Ｋ．Ｓ．Ｌａｕ等、Ｎａｎｏ  Ｌｅｔｔｅｒｓ  ３，１７０１（２００３）参照）。関連するホットフィラメントＣＶＤはオルガノシリコンおよびフルオロシリコンのようなその他のポリマーのコーティングを提供するために使用できる。ナノファイバー・フォレストからのこれらの疎水性ナノファイバーの引き出し・撚糸紡糸の結果は、撥水性織物および化学防護服に有用な超疎水性ナノファイバー撚り糸である。絶縁性のポリ（テトラフルオロエチレン）が個々のナノファイバーの表面をコーティングするので（およびそれによるファイバー相互間の電子的移送の阻止）、電気絶縁性のその様なコーティングは元の電気導電性のナノファイバーから電導性の劣った撚り糸を製造するために役に立つ。
【０２２６】
すでに引き出し・撚糸紡糸されたファイバーにこれおよび関連するコーティングの適用することで、ナノファイバーの電気導電性の保持を可能にする。それはファイバー相互間の接触が引き出し・撚糸紡糸の間に行われ、コーティングプロセスがこれらの接触を阻止すること無しに実行できるからである。引き出し・撚糸紡糸糸への引っ張り応力の適用が、絶縁材でコーティングされるナノファイバーにより引き起こされる糸の電気伝導性のいかなる減少をも最小化するために、選択的に好ましくは、引き出し・撚糸紡糸されたファイバーを絶縁材（固体電解質を含む）でコーティングする間に使用される。その様な引き出し・撚糸プロセスの後で電気絶縁材により引き出し・撚糸された糸中のナノファイバーをコーティングすることの利点は、糸が高い電気導電性を糸方向に有しかつ横方向に絶縁性である絶縁材コートワイヤになることである。
【０２２７】
様々な用途用の化学的および非化学的な機能化ナノファイバーに対する様々な有用な方法が文献中に記載されていてこれらの方法は本発明の実施形態であるナノファイバー撚り糸に対して適用できる（Ｙ．Ｌ等、Ｊ．Ｍａｔｅｒｉａｌｓ  Ｃｈｅｍｉｓｔｒｙ  １４，５２７−５４１（２００４）参照）。これらの方法および類似の方法の適用は、紡糸プロセスの予備的主要状態、紡糸プロセスの主要状態、紡糸された糸、紡糸撚糸された糸および糸アセンブリ（織物におけるような）に対して実行される。
【０２２８】
カーボンナノチューブの様な電気導電性の高いナノファイバーを含む絶縁材コートされたその様な撚り糸は、特に幅広い用途、例えば、電子織物中のワイヤ（電気的加熱できる衣料品の可能性の提供による衣料の快適性制御のために使用できる）、および変圧器、磁石およびソレノイド用の絶縁ワイヤの様な幅広い用途に役に立つ。
【０２２９】
発明の実地形態のナノファイバー糸は強度の低下無しにノットできるので、スリップノットであるアンノットは重量ベースで測定される糸靭性を増加させることができる。スリップノットとは末端を引っ張って引き抜くアンノットである。
【０２３０】
個別のスリップノットまたはスリップノットの配列のいずれかの挿入により、ナノファイバー糸に対する重量靭性の増加ための選択的に好ましい方法が提供される。同様に、個別のスリップノットまたはスリップノットの配列のいずれかの挿入により、ナノファイバー糸の応力−歪み曲線を有用な方法で変化させるための選択的に好ましい方法が提供される。ナノファイバー配列のスリップノットの全てが引き抜かれると（これにより、機械的エネルギーおよび糸靭性に対する寄与が消失する）、元の星糸の応力−歪み曲線はアンノットナノファイバー糸のそれに近づく。
【０２３１】
８．ナノファイバーの糸、シートおよびリボンを使用した複合材形成、および複合材および非複合材の応用
ナノチューブ紡糸のためのナノファイバー糸は、撚りプロセスの前または後のいずれかで様々な無機および有機材料でコートできる。このコーティングの目的は撚りの挿入を高めるため、撚り糸に対して特別な機能付与のため、またはこれらの目標の組み合わせのため、摩擦助剤を与えることである。場合によってこれらのナノファイバーコーティング剤により、糸容積の任意の大きさの分率が充填できる。しかし、充填率が高い場合、および充填に使用される材料が撚りプロセスを妨害する機械的性質を有する場合、初期の撚り挿入の後で高充填を遂行することが好ましい。
【０２３２】
（ａ）ナノファイバー糸／電解質の複合材
撚り糸はナノチューブの極めて高い表面積を利用する電気化学的用途に有用であるので、発明の一まとめの好ましい実施形態により、ナノチューブの撚り糸が固体またはゲルの電解質で浸潤されるステップが提供される。そのような用途の実施例は電気機械的人工筋肉糸、エレクトロクロミック糸、糸超コンデンサ、および糸バッテリである。固体状態電解質は、その様な電解質が全固体状態の糸ベースの電気化学デバイスを可能にするので、同様に有利に使用できる。
【０２３３】
選択的により好ましい有機ベースの固体状態電解質はポリアクリロニトリルベースの固体ポリマー電解質（カリウム、リチウム、マグネシウム、または過塩素酸銅、ＬｉＡｓＦ６およびＬｉＮ（ＣＦ３ＳＯ２）２）およびポリマー・マトリクス中のイオン性液体（それにより広い範囲のレドックス安定性および電気化学的プロセスの高度なサイクルライフが提供できる）である。選択的に好ましいゲルまたは弾性固体電解質には、リチウム塩を含有するポリエチレンオキサイドのコポリマー（レドックス安定性の高いウィンドウ、高い電気伝導性、および達成できる弾性特性の理由で）、ランダムコポリマーのポリ（エピクロルヒドリン−ｃｏ−エチレンオキサイド）をベースにした電解質、リン酸含有ナイロン（ナイロン６、１０、またはナイロン６など）、および水和したポリ（ビニルアルコール）／Ｈ３ＰＯ４が挙げられる。その他の選択的に好ましいゲル電解質には、リチウム塩（ＬｉＣｌＯ４など）およびエチレンおよびプロピレンカーボネートの可塑剤を有するポリエチレンオキサイドおよびポリアクリロニトリルベースの電解質が挙げられる。いわゆる「塩中ポリマー（ｐｏｌｙｍｅｒ  ｉｎ  ｓａｌｔ）」のエラストマー（Ｓ．Ｓ．ＺｈａｎｇおよびＣ．Ａ．Ａｎｇｅｌｌ、Ｊ．Ｅｌｅｃｔｒｏｃｈｅｍ．Ｓｏｃ．１４３，４０４７（１９９６））も同様にリチウムイオンベースのデバイスに選択的に好ましい。それらは非常に高いリチウムイオン電導性、弾性特質、および幅広いレドックス安定性ウィンドウ（Ｌｉ＋／Ｌｉに対して４．５−５．５Ｖ）を提供するからである。
【０２３４】
高温のデバイス用途に選択的に好ましい電解質には、リチウムイオン導電性セラミックスベースのイオン性ガラス（超イオンガラス）、イオン交換βアルミナ（１０００℃まで）、ＣａＦ２、Ｌａ２Ｍｏ２Ｏ５（約５８０℃以上）およびＺｒＯ２／Ｙ２Ｏ３（２０００℃まで）が挙げられる。その他の選択的に好ましい固体状態の無機電解質は、Ａｇｌ、ＡｇＢｒ、およびＡｇ４Ｒｂｌ５である。固体状態電解質として発明の実施形態において有用である幾つかのプロトン導電性電解質には、その他の可能性の中で、ナフィオン、Ｓ−ＰＥＥＫ−１．６（スルホン化ポリエーテルエーテルケトン）、Ｓ−ＰＢＩ（スルホン化ポリベンズイミダゾール）、およびナイロン、ポリビニルアルコール、ポリアクリルアミド、およびポリベンズイミダゾール（ポリ［２，２’−（ｍ−フェニレン）−５，５’−ベンズイミダゾール］など）が挙げられる。
【０２３５】
（ｂ）電気導電性を高めるための複合材および添加剤
発明の実施形態のナノファイバー糸の電気導電性を高める添加剤は特に重要である。電気導電性を高めるために好ましい材料には：（１）元素金属および合金、（２）電気度導電性有機ポリマー、および（３）カーボンの導電性形態がある。これらの添加物は様々な既知の方法でこれらの材料の合成または加工のためにナノファイバー糸に添加できる。例えば（ａ）化学反応（例えば、導電性ポリアニリンまたはポリピロール、金属の無電極メッキ、カーボンを作るためのポリアクリロニトリルのようなポリマーの熱分解）（ｂ）導電性糸のための電気化学的方法（例えば、導電性ポリマーを作るためのアニリンまたはピロールの電気化学的重合および金属の電気メッキ）、および（ｃ）物理的堆積方法（例えば、金属の蒸着、溶液からの可溶性導電性ポリマーまたはそれらの前駆体の浸潤、金属または導電性ポリマーのコロイド溶液の浸潤、または金属の溶融浸潤）の様な方法である。ナノファイバーの撚り糸への浸潤に対して好ましい導電性有機ポリマーには、置換および未置換ポリアニリン、ポリピロール、ポリチオフェン、ポリフェニレン、およびポリアリーレンビニレンが挙げられる。好ましい実施形態に好適な導電性ポリマーの合成ルートは良く知られ、例えば、Ｈｎａｄｂｏｏｋ  ｏｆ  Ｃｏｎｄｕｃｔｉｎｇ  Ｐｏｌｙｍｅｒｓ，Ｓｅｃｏｎｄ  Ｅｄｉｔｉｏｎ，Ｅｄｓ．Ｔ．Ａ．Ｓｋｏｔｈｅｉｍ等（Ｍａｒｃｅｌ  Ｄｅｋｋａｒ，Ｎｅｗ  Ｙｏｒｋ，１９９８）に記載される。
【０２３６】
ダイヤモンド、ダイヤモンド状カーボンおよびその他ｓｐ３混成炭素（ｓｐ２およびｓｐ混成炭素で混合可能である）を含むカーボン絶縁形態が有効に採用される。それらは導電性のナノファイバー糸の電気的な絶縁および糸の機械的特性の実質的な寄与の両方を行うからである。これらのカーボン絶縁形態を用いる電気伝導性のナノファイバー糸の浸潤またはコーティングは、選択的に好ましくはＣＶＤプロセスで、または熱的又は熱的および加圧処理を使用して浸潤された前駆体の固体状態反応による。糸の表面または内部にカーボンのその様な形態の形成のために採用できる典型的な方法は、（ａ）Ａ．Ｅ．Ｒｉｎｇｗｏｏｄ、オーストラリア特許第ＷＯ８８０７４０９号（１９８８）、（ｂ）Ｙ．Ｓ．Ｋｏ等、Ｊ．ｏｆ  Ｍａｔｅｒｉａｌｓ  Ｒｅｓｅａｒｃｈ  ３６，Ｎｏ．２，４６９−４７５（２００１）および（ｃ）Ｊ．Ｑｉａｎ等、Ｊ．Ｍａｔ．Ｓｃｉ．１７，２１５３−２１６０  ２００２）に記載される。
【０２３７】
カーボンナノファイバーに対して、パラジウムおよびパラジウム合金の堆積（化学的、または電気化学的、または蒸発またはスパッタリングによる）は、ナノファイバー間およびナノファイバー糸とその他の材料の間の低抵抗性オーム接続に特に有効である。ナノサイズ電子デバイスにおける電気的接続の増強に対するこの金属の使用は、Ａ．Ｊａｖｅｙ，Ｊ．Ｇｕｏ，Ｑ．Ｗａｎｇ，Ｍ．ＬｕｎｓｔｒｏｍおよびＨ．Ｊ．ＤａｉによりＮａｔｕｒｅ  ４２４，６５４−６５７（２００３）に記載される。水素吸収によるパラジウムハイドライドの形成はカーボンナノチューブ間およびそれと他のものとの接触抵抗を最小化するために仕事関数の調節のために採用できる。
【０２３８】
（ｃ）構造用複合材
糸複合材の製造に特に好ましい撚り糸および仮撚り紡糸糸に対するポリマー添加物には、ポリビニルアルコール；ポリ（フェニレンテレフタルアミド）系樹脂（例えば、ケブラー（登録商標）およびトワロン（登録商標））；ポリ（パラ−フェニレンベンゾビスオギザゾール（ＰＢＯ）；ナイロン；ポリ（エチレンテレフタレート）；ポリ（パラ−フェニレンベンゾビスチオゾール）；ポリアクリロニトリル；ポリ（スチレン）；ポリ（エーテルエーテルケトン）；およびポリ（ビニルピロリドン）が挙げられる。グラファイト・エポキシ複合材の形成に使用される様なタイプのエポキシもまた発明の実施形態に好ましい。
【０２３９】
丈夫で伝導性の高い構成要素を製造するために熱分解性のポリマーが、撚り糸、仮撚り糸、または液体状態で高密度化されたナノファイバー糸の中で場合により熱分解できる。熱処理および熱分解（例えば、酸化雰囲気中でのヒートセットおよび不活性雰囲気中でのポリアクリロニトリルの更なる熱分解など）は、好ましくはナノファイバー撚り糸が張力を受けている間に実行される。この張力状態は、熱分解プロセスの少なくとも一部の間でファイバー引き出しの結果をもたらす好ましいものである。ピッチもまた結果としてカーボンマトリクス／ナノチューブ糸をもたらす伸縮促進化熱分解のために特に好ましい糸添加剤である。熱分解してカーボンを製造できる材料（ピッチまたはポリアクリロニトリルなど）を含有するナノファイバー糸は、仮撚りまたは液体状態の高密度化のいずれかであるのが好ましい。高度な撚りは熱分解の間のファイバー引き出しを得るための能力を制限して望ましくないからである。
【０２４０】
マトリクスポリマーの強化および熱分解される材料の特性改善のための引き出しの重要性、および撚りがナノファイバー糸の引き出しを減少させることの観察結果のために、仮撚り紡糸糸が特に糸複合材の達成できる特性を最適化するために有益である。
【０２４１】
摩擦発生に使用される構造用材料、特に陸上車両および航空機のブレーキに使用される摩擦材料は、発明の実施形態のカーボンナノチューブの糸およびシートの採用により利益を受ける。選択的に好ましくは、これらの構造用複合材は炭素−炭素複合材である。これらの炭素−炭素複合材は、ナノファイバーシート、ナノファイバー糸を含む配列の中に浸潤された有機材料の熱分解、またはナノファイバーシートおよびナノファイバー糸の両方を含む配列、のどちらかを含むプロセス中によって製造されることが好ましい。
【０２４２】
ブレーキに使用される場合、ナノファイバーシートは例えば陸上車両又は航空機のブレーキのディスク面のような摩擦表面に対して略平行に配向されることが好ましい。選択的に好ましくは、これらのナノチューブシートは少なくとも略直交する方向に、補強糸又はファイバー（選択的に好ましくは、グラファイトファイバーまたは糸のどちらか、または発明の実施形態のナノチューブの糸を含む）で交差される。このスティッチングプロセスは当技術分野でよく知られた方法を使用して実行できる。
【０２４３】
本発明のナノチューブのシートおよび糸を使用する炭素−炭素複合材の形成は炭素−炭素のブレーキ材の通常の技術と類似して進めることができ、酸化保護に採用される物の様な類似の添加剤を利用できる。炭素−炭素ブレーキ材のマトリクス構成要素を形成するための熱分解用の選択的に好ましい材料は、フェノール樹脂、ポリアクリロニトリル、および当技術分野で知られた類似材料である。
【０２４４】
気相熱分解ステップは、場合により例えばガスの構成要素として天然ガスを使用するなどして実行できる。多数の樹脂およびガスの浸潤ステップが空隙空間を減少させ、性能を最適化するために有効に採用される。
【０２４５】
（ｄ）複合材および非複合材の用途
シートとリボンの高強度によって可能になった様々な用途が実施例６および２７に記載される。本発明者らはここにすでに超軽量航空機に使用され、そして宇宙用途のソーラー帆船に提案されたマイラー（登録商標）およびカプトン（登録商標）フィルムの強度〜１６０ＭＰａ／（ｇ／ｃｍ３）（Ｄ．Ｅ．Ｅｄｗａｒｄｓ等、Ｈｉｇｈ  Ｐｅｒｆｏｒｍａｎｃｅ  ｐｏｌｙｍｅｒｓ  １６，２７７（２００４））および超高強度スチールシート（〜１２５ＭＰａ／（ｇ／ｃｍ３））およびアルミニウム合金（〜２５０ＭＰａ／（ｇ／ｃｍ３）のそれに匹敵するかまたはより高い密度正規化強度を提供する。
【０２４６】
発明者のナノファイバーのシート、リボン、および糸に対する高強度により、好ましい用途様式には、膜、ダイヤフラム、ソーラー帆船、テントおよびその他の居室構造体、超軽量航空機、ミクロおよびマクロの航空機、空気圧支持布（例えば、ドーム、バルーン、その他の膨張可能な構造体）、パラシュート、およびロープ（例えば、海上船舶の係留および宇宙における連結用物体（テザー）に有用な物）が挙げられることが示される。空気支持の使用に対する代替物または補完物としてナノチューブベースのシートおよびリボンおよびナノチューブベースの織物は例えば金属の張力掛け要素を使用して機械的に張力をかけられる。
【０２４７】
使用される糸およびシートは場合により重ね合わせできる。例えば、発明の実施形態の配向ナノファイバーシート（実施例２８および図２７参照）は場合により全てのシートが同一のナノファイバー配向方向を有するわけではない重ね合わせシート構造を生成する様に一緒に積層できる。事実、重ね合わせシート構造体におけるナノファイバーシートが面内（即ちシート内の方向）に対して異方性を有する重ね合わせシートを生成するために重ね合わせできる。
【０２４８】
ナノファイバーの糸またはシートは場合により別の機能性材料支持体を含有できる。例えば、浸潤またはオーバコートされた材料は膜、ダイヤフラム、膨張構造体、および空気圧支持構造体のためにガス透過性を減少または排除するために有益である。コートされたまたは浸潤されたこれらのナノファイバーベース構造体には、ナノチューブのシート、リボン、およびナノファイバー糸を組み入れた織物、並びにその他可能性のある物が挙げられる。ポリマー、金属、およびその他の結合剤で浸潤した糸、リボン、およびシートならびにマトリクス材料は、同様に強度増強をもたらすために特に有益である。
【０２４９】
カーボンナノチューブの機械的重量強度はソーラー帆船用に開発されているマイラーのそれを凌駕するので、これらのカーボンナノチューブシートはソーラー帆船としての用途に特に有望である。通常のポリマーフィルムを十分に薄くすることは困難である一方、本発明者らは４オンスのシートが１エーカを被覆できる、非常に薄い（５０ｎｍ厚さ）ナノファイバーシートを作成した。
【０２５０】
発明の実施形態のその様なまたはもっと厚いシートは、面内の全ての方向に丈夫なソーラー帆船を製造する目的のために任意で重ね合わせできる。これらのシートの例外的に高い熱拡散性（シート面積およびシート側面を熱的に異なる状態で暴露したときの温度の平衡化を促進する）と同様に、ナノチューブの極度の放射線および熱に対する安定性は特にソーラー帆船用途に有益であろう。
【０２５１】
好都合な展開性能により、ナノファイバーシート、ナノファイバー糸、またはそれらの組み合わせを含む花弁構成のソーラー帆船が選択的に好ましい。その様な花弁構成のソーラー帆船は、ソーラー帆船の翼板配列が開いた花弁の配列に類似する構成にちなんで名付けられる。その様なソーラー帆船の幾何形状の教示は文献にある。最近、あるタイプ（金属被覆のマイラで構成する）がミサイル上で宇宙に発射されたが、宇宙への打ち上げは成功しなかった。
【０２５２】
花弁構成のソーラー帆船の選択的に好ましい構成は、三角形の頂点で継ぎ合わせる少なくとも略三角形の花弁を複数含む構成である。三角形が継ぎ合わされた頂点における三角形の角度は、１５°より大きく１２０°未満が選択的に好ましい。ソーラー帆船における長方形の花弁の数もまた少なくとも３個が好ましい。
【０２５３】
ナノチューブシートはコーティングまたは積層をしないでソーラー帆船用途に使用できるが、一方ナノファイバーシートは反射性を高くすることが選択的に好ましく、それは薄い金属製オーバコートの堆積またはナノファイバーシートの高反射性の材料による積層によって達成できる。その様な高反射性の材料のオーバコートは、場合によりポリマー浸潤シートの様に浸潤されたナノチューブシートとして実行できる。
【０２５４】
カーボンナノチューブシートおよびカーボンナノチューブベースの織物の高強度、並びに達成可能な靭性は、それらがタイヤコード織物としてタイヤに組み込むことができることを意味し、場合により使用状態下のタイヤ圧力および作動条件を表示するセンサーの応答を与えるために使用できる。ゴムタイヤのようなタイヤの中にナノファイバーシート、ナノファイバー織物、およびナノファイバー糸を組み込む方法は、通常のタイヤコードを組み込むのに使用される方法の様にできる。
【０２５５】
これらの機械的特性により、防弾用複合材（防弾用織物を含める）、切断抵抗性の手袋およびその他の衣料、宇宙服、および月または惑星飛行のための防護服に組み込むようなその他の用途が可能になる。ナノチューブの糸、シートまたは布の高い熱伝導性および熱拡散性は、例えば温度調節衣料用（宇宙服および月、惑星、および宇宙空間のその他の物体の探査用防護服用など）の様な各種の用途に有用である。
【０２５６】
９．撚り入りのナノファイバーの糸、シート、およびリボンのその他のファイバーとのアセンブリ
発明の実施形態の撚り糸、仮撚り糸、および溶液による高密度化のナノチューブ糸は、場合により不織布と組み合わせて、不織布のコスト利点をナノファイバー撚り糸に対して達成できる機械的特性および電気的特性と組み合わせる構造体を製造できる。様々な組み合わせが有益に採用される。例えば、ナノチューブの撚り糸は、アセンブリの機械的特性を改善するように不織布の体内に埋め込まれ（静電紡糸により製造された不織布など）、またはナノファイバー撚り糸は不織布をスティッチするために使用される。電気的に絶縁性の不織布の体内に電気導電性のナノファイバーの撚り糸を組み込む利点は、これらの不織布が撚り入りナノファイバーベースの電子回路の中の電気導電性要素を絶縁できることである。場合により、不織布はウォータージェットまたは針床を用いた横方向の貫通のような手段を使用して絡ませることができる。
【０２５７】
発明の実施例の電気伝導性ナノファイバーシートは、場合により静電紡糸用の受け電極またはこの電極の被覆材料のどちらかに使用できる。どちらの場合も有益な結果は、静電紡糸糸と発明の実施形態のナノファイバーシートの積層物である生成物である。
【０２５８】
電気絶縁性のファイバーおよび糸は、場合により電気的絶縁性およびその他の所望の特性を与えるために、電気的に導電性のナノファイバーの撚り糸の周りに螺旋様式に撚り合わせることができる。同様に、従来の糸およびファイバー構造物から形状的に類似した構造体を製造するために一般的使用される設備を使用して、ナノファイバーの撚り糸は従来のファイバーおよび糸の周りに撚り合わせできる。その様な方法には、従来のリング紡糸フレームに対するコアおよびラップスピニングの改作が挙げられる。
【０２５９】
実施例５３には、一つは電気伝導性のカーボンナノチューブを含みそして残りは電気的に絶縁性のセルロースマイクロファイバーを含む、二つの異なる繊維材料の繊維複合材を製造するための撚りベースの方法が例証される。同様に、この実施例により撚り糸の外側表面に絶縁性マイクロファイバーまたは導電性カーボンナノチューブのいずれかを与える方法が例証される。加えて、この例証によりカーボンナノチューブ糸がどの様にして絶縁層で被覆されるかが示される。同様に、セルロースシートを溶融性のポリマーマイクロファイバー（ポリプロピレンまたはポリエチレンベースの不織紙など）を含む同様なシートで置き替えることにより、実施例５３の方法は、熱的またはマイクロ波での加熱により糸中のナノファイバー表面へのポリマーの溶融前に撚りまたは仮撚りのどちらかを入れるポリマー／ナノチューブ複合糸の製造に使用できる。この例証には実施例４５の方法の使用で輪郭を描かれたティッシュペーパ／ナノチューブ堆積複合材が使用される。３ｍｍ幅のリボンがその複合堆積物からナノチューブ配向方向に対して平行にカットされ、中程度の強度の糸を与えるために撚りがかけられる。明らかに楕円形の心棒上の（円周方向にナノチューブファイバー方向を有する）輪郭描写のために、絶縁性セルロースマイクロファイバーまたは電気伝導性カーボンナノファイバーが（撚りの方向に依存して）撚り糸の表面に現れることを、本発明者らは見出した。
【０２６０】
幅広い用途に使用される織物構造には、全体的または部分的縦糸の、または全体的または部分的横糸のどちらかに用いるナノファイバー撚り糸を挙げることができる。絶縁性糸またはファイバーにより、導電性のナノファイバーの撚り糸を電気的に分離するように、縦糸、横糸またはその両方において電気伝導性のナノファイバーの撚り糸を分離することができる。これらの導電性糸は、場合により（織物の曲折に伴う望ましくない電気的接触を回避するため）導電性のナノファイバー撚り糸が露出している織物側の上に絶縁性織物を積層したりまたは絶縁コーティングを与えたりすることによって分離できる。代わりに、導電性ナノファイバー糸が織物容積の中に埋め込まれることによって絶縁性が提供されるように、これらの導電性糸を分離する絶縁性糸またはファイバーと比較して導電性のナノファイバー撚り糸が小さい直径を有するようにできる。絶縁被覆されていない導電性ナノファイバー糸ワイヤの短絡を阻止するこの目的のために、電気伝導性ナノファイバー糸ワイヤは選択的に好ましくは、電気導電性ナノファイバー糸ワイヤの直径の少なくとも５倍を有する絶縁性糸で織られた織物の中に組み込まれる。
【０２６１】
図４０により撚りベースのプロセス中でウールのファイバーとナノチューブ構成要素を組み合わせた実験室製造の糸が示される。その様なアセンブリの利点はウールの魅力的特質をカーボンナノチューブのそれと組み合わせることにある。例えば、カーボンナノファイバー構成要素により電気的加熱のための糸用途に必要とされる電気伝導性が提供でき、そしてウール構成要素により例えば汗を吸収する能力の様なウールの有利な特性が提供できる。
【０２６２】
固体状態の方法で初期のナノファイバーの糸、シート、またはリボンが製作された後で、様々な有益な方法により固体状態で紡糸されたナノファイバーの糸、リボン、およびシートの中に、追加的カーボンナノチューブまたはその他のナノファイバー（第二次ナノファイバーと称される）が組み込まれる。１つの方法は、これらの予備的製作の材料への触媒の添加により、この触媒の上にＣＶＤベースの成長を可能にすることである。別の方法は第二次ナノファイバーのＣＶＤ成長の間に金属−有機化合物の熱分解により触媒を添加することである。これらの方法は固体状態で紡糸されたカーボンナノチューブのシート、リボン、および糸に対して特に有用であり、そしてカーボンナノチューブとなる第二次ナノファイバーのＣＶＤ成長のために特に有用である。
【０２６３】
予備形成されたナノチューブシート、リボン、および糸に対してＣＶＤ成長させたナノチューブのその様な追加的添加の結果、有用な階層的構造が形成され、それにはナノファイバー、ナノファイバーの束、およびより大きなナノファイバーアセンブリの上の触媒から成長したナノファイバーが有用なものとして挙げられる。予備形成された糸、リボン、およびシートに対するその様な第二次ナノファイバーから利点が得られ、それには熱伝導性および電気伝導性の増強が挙げられる。
【０２６４】
代わりに、ろ過膜の上にナノチューブシートの形成のために典型的に使用されるタイプのろ過プロセスにより、第二次ナノファイバーが本発明の実施形態の予備形成のナノファイバーシートに添加できる。別の従来のろ過膜もまたろ過プロセスの間の予備形成ナノファイバーシートを支持するために採用でき、そのような支持は特に予備形成ナノチューブシートが非常に薄い３０ｎｍである場合には有益であるが、事実上はナノファイバーシートがろ過膜である。
【０２６５】
１０．ナノファイバーの糸、リボン、およびシートの応用  （ａ）織物への応用
発明の実施形態の実行結果から得られる驚くべきナノチューブ糸の特性は、電子織物を含めた２次元または３次元の織物における少数のまたは大多数の構成要素のどちらかに対するナノチューブ糸の応用として特に有用である。驚いたことに、本発明者らは本発明のプロセスの使用により高い熱伝導性または高い電気伝導性が高強度および高靭性と組み合わせて得ることができることを発見した。達成された小直径の糸（１ミクロン）は、通常の織物糸およびナノチューブだけを含む以前報告された連続ファイバーまたは糸に対するよりも１０倍以上低い。
【０２６６】
導電性の高いナノファイバー撚り糸は、衣料に採用される織物の中に織り込むことができ、例えば、健康状態の情報、着用者の位置、および体動、並びに着用者または衣料中のセンサーデバイスにより集められる情報のような、音声通信およびその他のデータを伝送するために使用されるアンテナとして有用である。その様なアンテナにより採用される構成は、ナノファイバー糸のアンテナが製織できるかまたは衣料織物に縫い込むことができること以外は、基本的には従来のアンテナに対するのと同一である。
【０２６７】
加えて、電気伝導性のナノファイバー撚り糸は、衣料織物（およびテントのような用途に使用される織物）をノイズの検出および位置選定用の大面積の音響アレイにするために有益に採用できる。ナノファイバー糸は織物中のマイクロホンに接続でき、織物中のナノファイバー糸の間の交点に位置するポーリング処理された強誘電体ポリマーと同じくらい単純であってもよい。これらの交点は、必ずしも両方の糸がナノファイバー糸である必要は無いが、織物の縦糸および横糸の様に少なくとも略直交するナノファイバー糸の間にあることが選択的に好ましい。ナノファイバー糸上の強誘電体コーティングのポーリング処理はナノファイバー糸アセンブリを織物にする前後のいずれでも可能である。しかし強誘電体のポーリング処理方向は糸の長さ方向と直交するのが選択的に好ましく、ポーリング処理のステップは織物が製作された後で実行されることが選択的に好ましい。このポーリング処理方向は、場合によりナノファイバー糸の平面内またはこの平面に直交するかのいずれかであってもよい。しかしながら、織物の平面に対して、または織物が平面で無い場合には織物の局所的平面に対して、直交することが選択的に好ましい。
【０２６８】
電子織物中の金属ワイヤをナノチューブ糸で置き換えることにより、人工筋肉として作動させる、およびファイバー状超コンデンサまたはバッテリとしてエネルギーを貯蔵する能力の様な重要で新しい機能性が与えられる。本発明のポリマーフリーのＭＷＮＴ糸により、人工筋肉に使用されるナノチューブファイバーの強度の２倍が与えられ（Ｒ．Ｈ．Ｂａｕｇｈｍａｎ，Ａ．Ａ．Ｚａｋｈｉｄｏｖ，およびＷ．Ａ．ｄｅ  Ｈｅｅｒ，Ｓｃｉｅｎｃｅ  ２９７，７８７−７９２（２００２））、そしてポリマーを層間挿入したＭＷＮＴ糸により、ファイバー状態超コンデンサを製造するために使用された凝集紡糸ＳＷＮＴ／ＰＶＡファイバーのそれよりも１００倍高い電気伝導性が与えられる（Ａ．Ｂ．Ｄａｌｔｏｎ等、Ｎａｔｕｒｅ  ４２３，７０３（２００３））。
【０２６９】
発明の実施形態に例証されるミクロンまたはそれより細い糸または薄いシート厚さおよびこれらの薄さに見られる低い視認性、並びに特定の構成物（カーボンナノチューブなど）に例証された高い電気伝導性を反映して、本発明の実施形態の糸およびシートは、例えば、電気的接続および相互接続を行うための透明なおよび視認性の低い基板材料として有益に採用される。得られる透明な導電性電極は、液晶ディスプレイ、発光ディスプレイ（有機および無機の両方の）、ソーラー電池、切り替え可能な透明ウィンドウ、マイクロレーザ、光変調器、電界放出デバイス、電子スイッチ、および光学偏光子の様な応用に重要である。ＩＴＯ（インジウム・スズ酸化物）のような無機電極は曲げで品質低下し、適用または修繕するのは高価である。本発明の実施形態によりこれらの問題が解消される。
【０２７０】
ノッティングに対して負うべき驚異的な機械的強度、耐摩耗性、およびこれらの特性のすべての劣化に対する耐久性によって、発明の実施形態の撚り糸は電子織物のためのファブリック状キーボードスイッチに好適である。発明の実施形態の圧力スイッチは（ａ）第一のスイッチ接点を供給する電気伝導性のナノファイバーの撚り糸（カーボンナノチューブ撚り糸など）を含有する織物、（ｂ）第一のスイッチ接点への第一の電気的接続、（ｃ）第二のスイッチ接点である材料に行われる第二の電気的接続、（ｄ）スイッチに適切な圧力が加えられない場合に、第一と第二のスイッチ接点の間の（および、それによる第一と第二の電気的接続の間の）直接的または間接的な電気伝導を遮断する絶縁性材料、（ｅ）適切な圧力が加えられる場合に第一と第二のスイッチ接点の間に電気伝導を形成するための手段を含む。
【０２７１】
その様なキーボードスイッチに対する発明の実施形態の一つにおいて、電気伝導性のナノファイバーの撚り糸は第一の織物に製織されその結果この織物の表面領域が電気伝導性になる。第一のスイッチ接点として働く導電性の表面領域を備えるこの織物は、絶縁性のスペーサシート（絶縁性織物、または適切な構成の絶縁性の織物繊維または糸など）によって第二の電気伝導性表面から分離される。この絶縁性材料は第一のスイッチ接点と第二の電気伝導性の表面の間の接触可能な領域の部分だけに広げられ、その結果スイッチ表面に略直角に加えられる圧力により第一のスイッチ接点と第二の電気伝導性表面の間に電気的接触が与えられる。この第二の電気伝導性表面は第二のスイッチ接点になり得る。代わりに圧力誘起のシートまたは織物の撓みにより、これらのスイッチ接点の間に電気的経路を与えるために、この第二の電気伝導性表面を第一および第二のスイッチ接点の間に電気的接合接触させることができる。後者の場合では、第二のスイッチ接点は第一のスイッチ接点がある同じ織物の電気伝導性の領域であってもよい。
【０２７２】
上記スイッチにおいて電気伝導性織物の一方または両方が、固体引き出しプロセスによって製作された電気伝導性のナノファイバーシートまたはシート部分で置き換えできる。ナノファイバーシートまたはシート部分内のナノファイバーは、選択的に好ましくはカーボンナノチューブであり、そしてこれらのカーボンナノチューブシートまたはシート部分は選択的に好ましくはカーボンナノチューブ・フォレストから誘導される。この電気伝導性ナノファイバーシートまたはシート部分は、場合により電気的絶縁性の別の織物表面に付設することができる。その様な付設の利点は、特に電気伝導性ナノファイバーシートが非常に薄くその結果光学的透明性が与えられる場合に、電気伝導性のナノファイバーシートに対して機械的な支持を与えることである。その様な光学的透明性は織物の外観を考案するための最大の自由度を与えるために特に重要である。
【０２７３】
特に電子織物の用途に有用な驚異的な機械的および電気的特性の組み合わせによって、これらの織物の通常のワイヤがナノファイバーの撚り糸で置き換えできる。例えば、本発明の導電性ナノファイバーの撚り糸は、液晶ディスプレイまたは発光要素（発光ダイオードなど）を包含するセンサー用および衣料用ワイヤとして使用できる。これらのナノファイバーの撚り糸および特にカーボンナノチューブの撚り糸により、Ｅ．Ｒ．Ｐｏｓｔ等、ＩＢＭ  Ｓｙｓｔｅｍｓ  Ｊｏｕｒｎａｌ  ３９，８４０−８６０（２０００）に記載された電子織物用途に使用される通常のワイヤを置き換えることができ、そして同様の方法が、通常のワイヤからおよびこれらのナノファイバー撚り糸からデバイス構造体を創作するために採用できる。
【０２７４】
発明の実施形態の撚り糸は、対向する表面の間でこれらの表面に堅密な接触を生み出す圧力を加えることにより永久的または容易に取り外せる相互接続を提供する、ベルクロ（登録商標）のマイクロデニール版を製造するために採用できる。発明のある実施形態において、ナノファイバー撚り糸により、合わせ面上のフックと相互接続する閉じたループが織物基部の中に与えられる。合わせ面上のこれらのフックは、例えば矢の様なかかりであることができ、ナノファイバー糸が含有される織物が隣接した表面の上に押し付けられる場合に、その周りにナノファイバー糸によりループが作られる。代わりに、フックは、例えばポリマー溶液からのポリマーの浸潤による、または浸潤されたポリマーの光重合反応による剛性のポリマーで浸潤されたナノファイバー糸のカットループであってもよい。この用途にナノファイバー撚り糸をその様に使用する利点は多い。丈夫なフック（リソグラフィで製造されたダイヤモンドフックなど）に係合する丈夫で強靭なカーボンナノファイバー糸を使用することにより、極めて強靭な相互接続が合わせ面の間に行われ、それにより合わせ面との間に非常に高い熱伝導性が与えられる（カーボンナノチューブおよびダイヤモンドのような材料の両方の高熱伝導性の結果として）。両側の合わせ面が電気的導電体である場合、２つの合わせ面の間の機械的接続により電気的接続が与えられ、それは例えば、電子織物の電気的接続を行うために使用できる。更には、閉じたループおよびフックのパターン（または機械的に等価物）は、両方の合わせ面上に係合プロセスが２個の表面を横方向に整列するのを支援するように提供できる。更に、ここで説明される極めて小さいナノファイバー糸直径は、表面（織物または固体）を接続するこの手段が、マイクロ回路用の１００ミクロンスケールに適用できることを暗示する。例えば、その様な用途には、糸ループは固体ポリマー中または金属中に固定され、対向のかかりはシリコン、ダイヤモンド、ダイヤモンド状カーボン、プラスチック、または金属のような様々な可能性のあるいずれかの材料にリソグラフィ法で製造できる。
【０２７５】
（ｂ）ノットベースの電子機器および撚糸または無撚糸のナノファイバー糸から電子デバイスを製造するその他の方法
本発明のナノファイバー撚り糸の電子デバイス（特に電子織物にある物）としての用途は（１）例証された機械的ロバスト性および電気伝導性および糸が浸潤された場合のこれらの伝導性の保持、（２）化学的修飾またはドーピングによる糸区分の電気的特性を変化させる能力、（３）例証された、ナノファイバーの撚り糸がノットされた場合の機械的特性劣化のないこと、（４）発明の実施形態の実行のために利用可能な様々な金属性、半導体性、および金属性ナノファイバー、によって可能になる。
【０２７６】
近似組成ＭｏＳ９−ＸＩＸ（ここでＸは４．５と６の間）を有するナノファイバーの様な超電導体で作られたナノファイバー撚り糸は、超電導ケーブルおよび磁石用の超電導線として使用できる。Ｎｂ３Ｓｎ超電導体としてのナノファイバー、ＭｇＢ２超電導体（約３９Ｋの超電導転移温度を有する）、およびカーボンドープしたＭｇＢ２超電導体、は超電導性である発明の実施形態のナノファイバー撚り糸に対するナノファイバー構成要素として特に好ましい（Ｙ．Ｗｕ等、Ａｄｖａｎｃｅｄ  Ｍａｔｅｒｉａｌｓ  １３，１４８７（２００１）参照。そこには単結晶ＢナノワイヤをＭｇの蒸気との反応による超電導性ＭｇＢ２ナノワイヤの成長が記載される）。発明の実施形態の方法を使用する利点は、ナノファイバーの撚り糸の高強度、高靭性およびこれらの糸中のナノファイバー間の堅密な電気的相互接続である。
【０２７７】
上記した発明の実施形態の新規な方法により、糸の長さ方向に沿って電気的特性における制御可能なパターン変化を与えられ、それはナノファイバー糸をベースにした電子デバイスの製作のために有益に採用できる。本発明者らはここにナノファイバー糸を使用するデバイス製作に採用できるその他の新規な方法を記載する。
【０２７８】
本発明者らはノットベースの電子技術としての発明実施形態の第一のカテゴリに言及する。ノット構造は電子デバイスの製作に使用されるからである。１つの戦略はノットベースのリソグラフィであり、それには、電気的、流体的、熱的、または機械的な回路または回路要素の製作に必要なパターン化された堆積、反応、または除去の可能性を与えるために、ノットでの糸高密度化（および、場合により、ノット内部の異なる箇所における高密度化の相違）が利用される。これらのパターン化された堆積、反応、または除去の方法は、単糸、合撚糸および織り込まれた、または別の方法で構造体の中に集成された、糸に対して適用される。同様に、領域選択的な材料堆積、反応、または除去を得るためのこれらの方法には、その他の有用な選択項目の中で、ノットされた糸または糸アセンブリをガス；蒸気；プラズマ；液体；溶液；流体分散物；超臨界液；融液；または電気化学的堆積、電気化学的材料除去、または電気化学的重合を結果としてもたらす条件に暴露することが挙げられる。
【０２７９】
これらの概念の内最も単純な実施形態は、図６の双糸、および図１２の単糸にについて、堅くノットされた糸の領域はファイバーのアンノット領域よりもより高い高密度化を有することに注目することで理解できる。この密度差により、ファイバーのノット領域は液体、蒸気またはプラズマの浸潤が糸のアンノット領域よりもよりはるかに困難になる。例えば、選択的に浸潤される薬剤は浸潤された糸の領域の電気的特性を変換するために使用される化学物質であってもよいし、または浸潤されていない糸領域に対して、例えば化学的または電気化学ドーピングまたは液体、ガス、またはプラズマ誘起の化学的変換によって電気的特性の変換が実行される場合に、浸潤された領域を保護するために働くレジスト材料であってもよい。このプロセスの後で、レジスト材料は場合により取り除かれる。
【０２８０】
図１２の精査により、挿入された一つ結びから取り除かれた糸箇所（１２０２）における相対的な糸寸法により、ノット入り口（１２０３）、およびノット出口（１２０４）、およびノットのボディ（１２０１）で、選択的な領域浸潤および反応のために使用できる領域的な密度差が与えられることが示される。ノットまたはノットのその他の領域から移動してくる、写真に見られる迷い込みナノチューブは、場合により化学的に（例えば、糸を裸火に通過させることにより）取り除きできる。電界放出のような用途を所望の場合は、これらの迷い込みナノチューブは、機械的処理または結果としてナノファイバーの破断をもたらす化学的処理を含めた化学的処理によって、糸の異なる領域で選択的に増加させることができる。その様な機械的処理の実施例は、例えば、ナノファイバー撚り糸と粗面またはオリフィスの間の摩擦、およびナノファイバー撚り糸の超音波処理（選択的に好ましくは張力が糸にかけられながら）である。化学的プロセスの実施例は、酸化性酸、プラズマ酸化、および熱アニールの間の空気中での酸化、および表面フッ素化（それは後に熱アニールで逆転される）がある。
【０２８１】
ノットは現在繊維産業で使用される方法のどれによっても形成できる。形成されるノットのタイプは必要とされる特定の構造のサイズと性質に依存する。一つ結びはノット長さがあまり大でなく、糸パッケージが比較的小さい場合のコンパクトな用途に可能である。より広範囲なノッティングが要求される多量適用の場合には、ループを形成するためには、例えば編み組み、ブレイズ、刺繍の様な現在確立されている技術のいずれを使用しても形成でき、次いでその用途に必要とされる程度まで堅く締められる。
【０２８２】
電気伝導性糸（カーボンナノチューブなど）のノットまたはアンノットの領域に対する電気伝導性の相違は、同様にリソグラフィにも使用される。１つのアプローチはより抵抗性のあるファイバー領域の中に優先的な熱的変換または電子化学物質の蒸発を引き起こさせるために、電圧パルス、または連続的なよく分離された電圧パルスを印加することである。ノット領域はアンノット領域よりも高い電気伝導性を一般的に有しているので、電圧パルスが印加されると糸のアンノット領域では選択的に糸のノット領域と相対比較して温度が増加する。一方ファイバーのアンノット領域のより高い多孔性はこの効果を逆転させるように使われる。糸のアンノット領域のより高い多孔性は、連続的な電気的加熱の間の温度増加が糸のノット領域のそれと相対比較して少なくなることを意味するからである。
【０２８３】
ノットされたナノチューブ撚り糸はこれらの糸の選択的用途に好ましく、その幾つかは上述されている。例えば、独立的に結ばれたノット（ノットファクターと呼ばれる）はナノファイバー撚り糸の上に部分的または完全に重なる様に集成される様な特殊なタイプのノットされたナノファイバー撚り糸もまた選択的用途に好ましい。
【０２８４】
発明の実施形態のナノファイバー糸は、これらの糸を織物中に取り込む前または後のどちらかで選択的に半導体性、金属性または超電導性領域を与えるためにパターン化できる。このパターンニングは様々な方法、例えば、（ａ）よく知られたリソグラフィまたはソフトリソグラフィの適用、（ｂ）インクジェット印刷、または（ｃ）レーザ印刷のどれかによることができる。これらの方法は選択的に好ましくはマルチステップであり、そして様々な周知のパターン形成方法、例えばポリマーの光重合または電子ビーム誘起反応；圧力誘起の物質移動；および材料を堆積、除去、または変換するための液体、気相またはプラズマ処理の組み合わせが可能である。
【０２８５】
導電性糸を電子チップの様な自己組織化の機能デバイスのための相互接続として使用する方法が採用される。その様な方法は、本発明の実施形態の方法によって製造できる極めて小さい直径の電気伝導性の糸、正確に形状化された押し下げパターンを含有する織物構造を創出する能力、および織物において互いに関して異なる長さを絶縁する能力を利用できる。形状効果、パターン化表面張力の変化、または（最も好ましくは）これらの組み合わせ効果、および可能性のあるその他の自己組織化効果を使用して、機能性デバイス（トランジスタチップなど）は、チップを含有する流体を織物上に堆積させることによって織物上に自己組織化できる。図１６により、機能性デバイス（例えば基板解離性電子チップなど）のための結合サイトを与える織物組織の概略図が与えられ、機能性デバイスは粒子状デバイスの液体ベースの分散液からこれらのドッキングサイトの織物の上に自己組織化できる。要素１６０１は要素状に描かれるものの全てから絶縁されている電気伝導性のナノファイバー撚り糸である。要素１６０２および同様の形状の孔の全ては機能性デバイスのための結合サイトになる可能性がある。
【０２８６】
相互接続のための金属線を包含するプラスチックシート状の平面または曲面の基板の上に電子チップを自己組織化するために関連方法が採用された（Ｋ．Ｄ．Ｓｃｈａｔｚ、米国特許第６，７８０，６９６号；Ｔ．Ｄ．Ｃｒｅｄｅｌｌｅ等、同６，７３１，３５３号；Ｊ．Ｓ．Ｓｍｉｔｈ等、同６，６２３，５７９号；および同６，５２７，９６４号；Ｍ．Ａ．Ｈａｄｌｅｙ等、同６，５９０，３４６号；Ｇ．Ｗ．Ｇｅｎｇｅｌ，同６，４１７，０２５号を参照）。この先行技術の教示は、電子織物中で織物中のナノファイバー撚り糸がその他の織物構成要素と共に流体ベースの電子チップ自己組織化に使用される、本発明の実施形態に有用な変形を与えるために使用できる。この先行技術に記載される様々な方法により金属ワイヤを自己組織化電子チップと接続する手段が示され、これらのおよび関連する方法がどのようにしてナノファイバー糸と織物上に自己組織化する機能性デバイス（電子チップおよびマイクロ流体回路要素など）との間の相互接続を与えるために適用されるかに関しては当業者にとって明らかである。
【０２８７】
（ｃ）ワイヤ用途
ナノファイバー糸はワイヤ、および高電流を運ぶワイヤケーブルとして使用できる。カーボンナノチューブ撚り糸、および特に導電性増強助剤を含有するその様な糸は電流の輸送に特に有用である。これらのカーボンナノチューブ撚り糸について得られる利点は高い電流輸送能力、高温安定性、および小直径の銅ワイヤに破損を引き起こすエレクトロマイグレーション効果を受けないことである。これらのナノファイバー撚り糸の低重量および高機械強度により、重量が特別に重要である航空宇宙および宇宙空間利用のために特に有用であり、ならびに機械的強化を与えるためのワイヤリングを採用することが役に立つ用途に有用である。その他の可能性のある用途は、例えばパワーケーブルとして、および磁石、トランス、ソレノイドおよびモータの巻線として、および織物の中に組み込まれるこれらのデバイス用である。
【０２８８】
糸同士または糸とその他の材料の間の電気伝導性の接合は、導電性ゲル（例えば、銀ペイントなど）、ノッティング、または実装を使用して行うことができる。
【０２８９】
（ｄ）電気化的デバイス用途―超コンデンサ、バッテリ、燃料電池、人工筋肉、およびエレクトロクロミック物品
撚り入りナノファイバーの高度に達成可能な多孔性およびここで特定な撚り糸（カーボンナノチューブ撚り糸の電解質で浸潤の前および後の両方など）に対して例証された高い電気伝導性のために、これらの撚り糸は、電気化学的２重層電荷注入、ファラデー電荷注入、またはこれらの組み合わせのいずれかを使用する糸ベース電気化学的デバイスに対する電極として有用である。これらのデバイスは、液体状態、固体状態にある電解質、またはそれらの組み合わせのいずれかを利用できる（電解質の上記議論を参照）。
【０２９０】
本発明の撚り糸の電気化学デバイスの実施例には、通常の誘電体ベースのコンデンサの静電容量と比較して巨大な静電容量を有する超コンデンサ、およびロボットの人工筋肉として使用できる電気化学的アクチュエータが挙げられる。通常のコンデンサと同様にカーボンナノチューブ超コンデンサ（Ａ．Ｂ．Ｄａｌｔｏｎ等、Ｎａｔｕｒｅ  ４２３，７０３，（２００３））および電気化学的アクチュエータ（Ｒ．Ｈ．Ｂａｕｇｈｍａｎ等、Ｓｃｉｅｎｃｅ  ２８４，１３４０，（１９９９）には、電気絶縁性材料により分離された、電気化学的デバイス中でイオン的に導電性の少なくとも２個の電極が含まれる。通常の平面シートのコンデンサに対する静電容量は電極間の隔離距離に逆比例で依存する。対照的に電気化学的デバイスに対する静電容量は、電極上の電荷と電解液中の対電荷の間の隔離距離に依存する。通常の誘電体コンデンサのマイクロメートルまたはそれ以上の隔離距離と比較して、この隔離距離は電極中のナノチューブに対して約１ナノメートルであるために、電解液にアクセスできるナノチューブの高い表面積により非常に大きな静電容量が得られる。
【０２９１】
これらの静電容量（典型的には１５と２００Ｆ／ｇの間，ナノチューブ配列の表面積に依存する）により、わずか数ボルトが印加される場合で、結果として大量の電荷注入が得られる。この電荷注入はナノチューブ超コンデンサ中にエネルギー貯蔵のために使用され、また電気機械的アクチュエータにおいて機械的仕事を実行できる電極の膨張および収縮をもたらす。カーボンナノチューブを備える超コンデンサはバッテリよりもより高い電力性能および通常のコンデンサよりもより高い貯蔵性能を必要とする用途、例えば急速な加速を提供できそしてブレーキエネルギを電気的に貯蔵できるハイブリッド電気自動車の様な用途に使用できる。
【０２９２】
超コンデンサ、人工筋肉、またはバッテリとして使用できる電気化学的デバイス用撚り糸の構成は実施例１８に示す。これらの撚り糸は織物中に加工糸として組み込みできる。織物中に超コンデンサとして凝集紡糸ナノファイバーの組み込みが以前に示された（Ａ．Ｂ．Ｄａｌｔｏｎ等、Ｎａｔｕｒｅ  ４２３，７０３（２００３）参照）が、これらの加工糸は、撚りの挿入による機械的特性の増強に必要とされる、撚りの度合いまたはファイバーの円周に対するナノファイバー長さの高い比のどちらも有していなかった。同様に、これらの先行技術のファイバーは発明の実施形態の高度な撚り入りのカーボンナノチューブよりも約１桁低い電気伝導性を有した。
【０２９３】
サーモクロミックデバイスに発明の実施形態のナノファイバー糸を有効に採用する様々な方法が採用でき、それには電子織物中に織り込まれるかまたは別の方法で配列されるものが含まれる。１つの方法は、オーバコートされるかまたは別の方法でナノファイバー糸の中に組み込んだ液晶のようなサーモクロミック材料で色変化を引き起こすための加熱要素としてナノファイバー撚り糸を使用することである。
【０２９４】
別の方法は電解質で浸潤またはコートされた電気伝導性ナノファイバー糸電極の電気化学的誘起の色変化を利用することである。この方法のために、対向電極は作動電極として同じ電解液に接触する別の撚り入りナノファイバーであってもよい。しかしその他の有用な可能性がある。例えば、対向電極は電極相互間の短絡を回避することおよびイオンの経路を与えることの両方を要求されるイオン的導電性電解質によって撚り入りナノファイバー電極から分離される織物上の電気伝導性コーティング材であってもよい。赤外線、可視光線または紫外線の領域のいずれかにおけるナノファイバー糸の電気化学的誘起の色彩変化には、ファラディプロセスまたは非ファラデー電荷注入のいずれか、またはそれらの組み合わせのいずれかが伴う。場合によっては、導電性誘起ポリマーでオーバコートされた電気伝導性のナノフアイバー撚り糸（または導電性ポリマーナノファイバーを含むナノファイバー撚り糸）が色変化の用途に、および特に電子織物中に色変化を与える糸電極として好ましい。カーボンナノファイバーの撚り糸は場合により、ファラデー的または非ファラデー的のどちらかの電気化学的荷電の場合に色を変化させる電極として特に好ましい。これらの色変化は大気による吸収がない赤外線の有用な領域におけるカーボンナノチューブファイバーに対して起こる。
【０２９５】
これらのクロミック材料を使用した場合、色変化を画素化して与える電子織物を得ることができる。液晶ディスプレイに広く使用される個々の画素を電気的にアドレス付けする方法は良く知られ、同じ方法が本明細書で使用できる。例えば、織物の中の直交する糸の端部の間に適切な電圧を印加することにより、これらの糸を分離するサーモクロミック材料が選択的に加熱されその糸よりも非常に低い電気伝導性が与えられる。
【０２９６】
導電性のナノファイバー撚り糸は、電解質で充填され触媒を含有する燃料電池電極として特に有用である。強度、靭性、および熱伝導性、および多孔性のために、燃料電池用途の好ましい構成物としてカーボンナノチューブ撚り糸が挙げられる。燃料電池電極は単糸または合糸（浸透性電解質およびＰｔの様な触媒と共に）を含んでもよく、または撚り糸の配列、特に織物に織り込まれたもの（または構成された）を含んでもよい。
【０２９７】
図１０４により、織物に織り込まれた糸サイズおよび糸形状のデバイスの形に、またはより大きな直径のデバイスとして、構成された発明の実施形態の燃料電池が概略的に図示される。カーボンナノチューブ糸の水素電極（１０４０２）は、ナノチューブ糸のアセンブリであってもよく、固体電解質（１０４０３）でコートされ、この電解質と緊密に接触し、そして電解質は周囲の編み組みされたナノチューブ糸の酸素電極（１０４０１）とも緊密に接触する。１０４０１および１０４０２の両方とも十分なナノ多孔性の空隙空間を含有し、空気（または酸素）が１０４０１と接触し、水素が１０４０２を通過して輸送される。典型的にはＰｔまたはＰｔ合金の触媒がこれらのガスおよびこれらのそれぞれの電極の間の接触領域にあることが好ましい。水素燃料はナノチューブ糸電極１０４０２の多孔性領域を通過して輸送され酸素（または空気）は酸素電極１０４０１に配送される。水素燃料は場合によりヒドラジンまたはメタノールのような代替燃料の置き換えできる。
【０２９８】
電極１０４０２に対する燃料の高信頼のアクセスを提供することが重要である。幾つかの方法、即ち、内部燃料の貯蔵、外部燃料の貯蔵、および間欠的内部および外部燃料の貯蔵が使用できる。外部貯蔵の方法は糸の燃料電池から分離した燃料源（水素など）を有することである。内部貯蔵の達成方式は燃料電池の糸の水素電極の中に燃料を生産している水素を貯蔵することである。どちらの場合も、燃料貯蔵および電極への燃料のアクセスは糸電極１０４０２の中空領域（編み組み糸の中空の中央領域など）、または容易に液体を逃がすＭＷＮＴ糸の多孔の内部でおよび通過してできる。
【０２９９】
その様な糸燃料電池はトンボのように小さい超小型飛行機への応用に特に将来性がある。編み組みされ（靴ヒモなど）中空のある編み組みチューブを製造し、水素電極とする３０ミクロン以下の小さいＭＷＮＴ糸があるとする。この電極は編み組み構造の表面にＨ＋輸送する電解質層でオーバコートされ、超小型飛行機の胴体または羽根の第一層を製造する犠牲心棒上に巻き付けられる。酸素電極糸（中空の構成を必要としない）は次いで水素電極の上部に巻き付けられ、追加的な電解質が吸収され、そして航空機の表面上にある糸側からだけ電解質を除去するように化学的処理される（その結果空気を含む３点接触が確保される）。
【０３００】
このタイプの構成の代替として、直径３０ミクロン以下の燃料電池糸構造は、直径１０ミクロンＭＷＮＴ糸の外側表面に電解質を吸収させ、電解質と接触した側に部分的浸潤を与えるほど電解質がまだ十分に湿潤している間に第二の糸で水素電極ＭＷＮＴ糸を撚り合わせることによって製造できる。次いで水素電極糸の中にヒドラジンを逃がし燃料電池を作動可能にする（逃がされたヒドラジンを１つの燃料構成要素とし、空気を第二の燃料構成要素として使用することにより）。ＰｔまたはＰｔ合金などの触媒は当然両方の燃料電池電極に有用であり、そして先行技術の方法を使用してその様な触媒はナノチューブアセンブリの中に領域を選択する方式で容易に堆積できる。
【０３０１】
紡錘上に巻き取られたナノファイバー撚り糸は上記の多くの利用に特に好ましい。この紡錘は最終デバイスの部品の１つであってもよいものであり、またはナノファイバー撚り糸の配列に使用され次いで次の製作ステップで取り除かれるものでもある。
【０３０２】
（ｅ）センサー
発明の実施形態のナノチューブ撚り糸は、場合により編み込んだり織物に織り込んだりできる化学的および機械的センサーとして特別な有用性を有する。これらのナノチューブ糸は複合材構造体に組み込まれ、これらの構造体の機械的変形および損傷発生の事象を感知したりできる（それらが結果として破滅的な構造破損に至る前に）。機械的センサー適用は、糸が変形された場合には発生する糸の電気伝導性の変化、または糸が破断された場合に発生する電子的輸送の遮断を使用することができる。例えば、兵士の制服の中にあるナノチューブの撚り糸は、兵士が特定の場所で負傷したことを示す電気的に送信可能な信号を供給し、それにより有効な負傷者選別が可能になる。同様にナノチューブ糸の靭性により、負傷に対するある程度の保護をもたらす。
【０３０３】
ナノファイバー撚り糸の化学的センサーの適用はナノファイバー上に化学物質の吸着による電子輸送および熱電力の感応性、並びに化学物質または生物学薬剤の誘導体化または非誘導体化表面との反応を利用できる。カーボンナノチューブの電気伝導性および熱電力の感応性は良く知られている（Ｐ．Ｇ．Ｃｏｌｌｉｎｓ，Ｋ．Ｂｒａｄｌｅｙ，Ｍ．ＩｓｈｉｇａｍｉおよびＡ．Ｚｅｔｔｌ，Ｓｃｉｅｎｃｅ  ２８７，１８０１（２０００）およびＪ．Ｋｏｎｇ等、Ｓｃｉｅｎｃｅ  ２８７，６２２（２０００））。ナノファイバー糸がもたらす利点は、電子織物中の化学的センサーを含む様々な構造体に組み込まれる機械的にロバストな構造がナノファイバーの高い表面積を保有することである。
【０３０４】
電解質を含むナノファイバー糸中のナノファイバーの電気化学的静電容量の変化は、ナノファイバー糸ベースの化学センサー（生化学的センサーを含めて）の応答値を与えるために有益に採用される。本発明の実施形態では電解質で分離された２個のナノファイバー糸が場合によりデバイス構成に採用される。
【０３０５】
実施例３２および９０は弾性的に変形可能なカーボンナノチューブシートの製作方法が示される。これらの弾性的に変形可能なナノチューブシートは応力および歪みセンサーとして使用され、センサー応答性は付与された応力または歪みに応じたナノチューブシートの抵抗値変化によってもたらされる。大抵の用途において強く望まれるように、ナノファイバーシートの抵抗値の応力−歪み感度が低い一方、伸長誘起抵抗変化の大きさは十分に大きく、測定に役立つ。更に、応力誘起の抵抗値変化の大きさは、大きな抵抗率の歪み依存性を与える材料（適切に選択された導電性ポリマーなど）によるナノチューブ・フォレスト（フォレストベースの紡糸用）のコーティングによって、またはその様な材料によるナノファイバーシートのコーティングまたは浸潤によって、または抵抗率の歪み依存性が高い材料で分離された２枚のナノチューブシートに基づいたデバイスの使用によって、のいずれかで増強できる。後者の場合、センサーの応答性は、シート相互間の抵抗率（またはシート相互間およびシート内の抵抗率の組み合わせ）の変化により決定される。
【０３０６】
圧電性および強誘電体ベースの応力、歪みまたは焦電センサーは、発明の実施形態の電気伝導性ナノファイバーシートを圧電性または強誘電性シートの片側または両側上の電極として利用できる。
【０３０７】
放射線（光または赤外線放射）の検出に使用される焦電センサーに対して、片方または両方の電極に使用されるナノファイバーシートまたはシート堆積物は、放射線を熱に変換するための十分な厚さがあるよう選択できる。多数のナノチューブシートが放射線吸収のための適切な電極厚さを得るために重ね合わせできる。これらのシートは、シートの異方性の影響をなくすための重ね合わせ（例えば、隣り合うシートを直交に配置させて）、またはシートの配向方向が平行になるようなこれらのシートの配列、のいずれかで重ね合わせできる。後者の場合、焦電デバイスは隣り合うシートの偏光に対して感応性になる。セクション１０（ｋ）に記載される方法を使用することによって、ピクセル感受性応答が焦電放射線検出器に対して得られる。
【０３０８】
セクション１０（ｋ）において、カーボンナノチューブシートおよび織物のセンサーとしての使用が詳述され、ピクセル配列をモニタできるセンサー応答性を得るためにこれらのシートの電気的異方性を開発する。
【０３０９】
センサーとしてのナノチューブおよびナノファイバーの利用に関する多数の出版物が発表され（例えば，Ｊ．Ｌｉ等、Ｎａｎｏ  Ｌｅｔｔｅｒｓ  ３，９２９（２００３）およびＪ．Ｋｏｎｇ等、Ｓｃｉｅｎｃｅ  ２８７，６２２（２０００）を参照）、この先行技術の教示により本発明の実施形態の適用が容易になる。
【０３１０】
圧電センサーに対する１個以上の電極として発明の実施形態のナノチューブシートの使用の代わりに、同じタイプのデバイスが圧電または強誘電性拡声器として反対方向で作動できる。これらの丈夫なナノチューブシートに対して得られる、一つの利点は透明性であり、電気伝導性の損失無しに容易に折り曲げができることである。圧電または強誘電性シートの両側の上に電極として透明なこれらのナノチューブシートを使用することによって、透明な拡声器であるウィンドウまたは絵図のコーティングの製作が可能になる。
【０３１１】
セクション１０（ｌ）に記載の方法を、場合により強誘電性シート材料にナノチューブ電極を埋め込むために使用することができる。場合により、埋め込みプロセスの後で、ポーリング処理が実行される。
【０３１２】
特に高密度化によりナノチューブシートの強度が増強されるので、これらのセンサーおよび拡声器用途のためのナノファイバー電極は場合により高密度化される。
【０３１３】
（ｆ）白熱光放出射デバイス
カーボンナノチューブ糸が白熱光源として使用できることはよく知られているが、先行技術のナノチューブアセンブリは撚り無しである（Ｋ．Ｊｉａｎｇ等、Ｎａｔｕｒｅ  ４１９，８０１（２００２）および米国特許出願公開番号２００４／００５１４３２Ａ１号（２００４年３月１８）；Ｐ．Ｌｉ等、Ａｐｐｌｉｅｄ  Ｐｈｙｓｉｃｓ  Ｌｅｔｔｅｒｓ  ８２，１７６３−１７６５（２００３）；およびＪ．Ｗｅｉ等、Ａｐｐｌｉｅｄ  Ｐｈｙｓｉｃｓ  Ｌｅｔｔｅｒｓ  ８４，４８６７−４８７１（２００４）参照）。本発明のナノファイバー糸を形成するために撚りを挿入する利点は、紡糸プロセスにより機械的ロバスト性が付与され、そして繰り返される機械的ショックに白熱光フィラメントが破損することなく耐える程度まで白熱光フィラメント寿命を増加させることである。
【０３１４】
ノッティングによる重要な強度および靭性の低下が無いこと、並びに分離したナノファイバー糸を共に結びつけるために使用されるノットの電気的抵抗値が低いことにより、このデバイスおよびその他のデバイス用途への採用が可能となる。
【０３１５】
加えて、発明の実施形態の方法により紡糸できる、ノッティングに耐えるように紡糸され撚り入りされたカーボンナノファイバー糸の性能および非常に小さい糸直径（先行技術の糸よりも１０倍小さい）により、ノットまたはノットの間の領域における白熱光加熱および電子ビーム放出の局所化が可能になる。ノットでの白熱光加熱の局所化が得られることは、ノットの寸法に相当するミクロン以下の直径を有する白熱光源を提供するために有益に採用できる。ノットでの電気的抵抗値を糸のアンノット領域に比較して選択的に増加するために様々な方法が採用できる（例えば、ノットでの選択的化学的反応など）。
【０３１６】
同様に、ノッティングによる機械的耐久性および強度劣化に対する耐性により、白熱光加熱構造体として機能するネットおよび織物の製作に採用される。
【０３１７】
多層および単層のカーボンナノチューブの両方が白熱光源としての用途に役に立つ。目標が可視光および紫外光に対する赤外光の放出の比率の最大化、または寿命の最大化でなければ、ナノファイバー白熱光ランプはフォトニックな光放出に対する電気的効率を高めるために１５００℃以上で稼動されるのが選択的に好ましい。可視光放出が目的である場合には、選択的に好ましくはナノチューブベースの白熱光要素は２０００℃以上の温度で稼動できる。寿命の最大化が必ずしも必要でない場合には、選択的に好ましくはナノチューブベースまたはその他のナノファイバーベースの白熱光要素は３０００℃以上の温度で稼動されるのが選択的に好ましい。
【０３１８】
これらのナノファイバーベースの白熱光源は、不活性ガス（アルゴン、クリプトン、またはキセノンなど）または真空でナノファイバー白熱光要素を取り囲むものが好ましい。
【０３１９】
白熱光要素の形成のために元のナノファイバーに対して第二のナノファイバーが追加できる。例えば、金属または合金の粒子のような触媒粒子が、効率白熱光またはその他の用途のためにナノチューブの糸、リボン、またはシートを製造するための引き出しプロセスの前に、間に、または後のいずれかで、電気伝導性のナノチューブの糸、リボン、またはシートの容積の中（または表面）に組み込まれる。周知のＣＶＤ方法が、白熱光のための要素を含むナノファイバー（並びに電界放出ナノファイバー糸、シート、またはリボン）を付与するように、これらの触媒粒子から（以下の参照文献を参照）ナノチューブを元のナノチューブから伸びて成長させるために使用できる。元の糸、シート、またはリボンのためのこれらのナノファイバーはカーボンナノチューブであることが選択的に好ましい。
【０３２０】
一次のナノファイバー構造体に第二のナノファイバーを追加するこれらのプロセスについて様々な変更を行うことができる。それらには、（ａ）糸、シートまたはリボンの形成前に予備的主要または主要配列上のナノファイバーの成長、（ｂ）溶液ベースで浸潤された予備形成の第二のナノファイバーによる第二のナノファイバーの追加、および（ｃ）第二のナノファイバーの成長のための気相からの成長触媒の創出が挙げられる。
【０３２１】
発明の実施形態のナノファイバー糸内部または上にナノファイバーを成長させることは白熱光要素または電界放出要素を製作するだけの目的よりも広い用途を有する。これらの方法は、（ａ）ナノファイバー糸の機械的強化、（ｂ）糸の電気伝導性または熱伝導性の増強、および（ｃ）例えば、その他のナノファイバー糸、その他のファイバー、またはマトリクス材料の様な周囲にある材料と糸を電気的、熱的、または機械的に相互接続する様に糸から伸びたナノファイバーを提供することなどの目的のために使用できる。これらのプロセスは典型的には、（１）ナノチューブ糸または前駆体ナノファイバー配列の中に活性触媒粒子を組み込むこと、および（２）糸に対する撚糸プロセスの前、間、または後で導入された触媒粒子により触媒的促進された反応によりナノファイバー糸の中またはナノファイバー糸の表面上にナノファイバーを合成すること、のステップを伴う。このナノファイバー糸が織物の中に組み込まれる場合、ナノファイバーの内部または上でのナノファイバーのこの粒子触媒成長は、その糸が織物またはその他の糸配列に組み込まれる前または後のいずれかで実行され得る。触媒粒子を使用したナノファイバーのこの合成は、ＣＶＤ、液相合成、またはその他の公知の手段であってもよい。有用な触媒およびカーボンナノチューブの成長方法は、例えば、Ｒ．Ｇ．Ｄｉｎｇ等、Ｊｏｕｒｎａｌ  ｏｆ  Ｎａｎｏｓｃｉｅｎｃｅ  ａｎｄ  Ｎａｎｏｔｅｃｈｎｏｌｏｇｙ  １，７（２００１）；Ｊ．Ｌｉｕ等、ＭＲＳ  Ｂｕｌｌｅｔｉｎ  ２９，２４４，（２００４）；およびＳ．Ｍ．Ｂａｃｈｉｌｏ等、Ｊｏｕｒｎａｌ  ｏｆ  Ａｍｅｒｉｃａｎ  Ｃｈｅｍｉｃａｌ  Ｓｏｃｉｅｔｙ  １２５，１１１８６（２００３））に記載される。その他のナノファイバーに対する触媒および成長方法は、以下に記載され、Ｙ．Ｗｕ等、Ａｄｖａｎｃｅｄ  Ｍａｔｅｒｉａｌｓ  １３，１４８７（２００１）；Ｒ．Ｔｅｎｎｅ，Ａｎｇｅｗａｎｄｔｅ  Ｃｈｅｍｉｅ  Ｉｎｔ．Ｅｄ．４２，５１２４−５１３２（２００３）；およびＸ．ＤｕａｎおよびＣ．Ｍ．Ｌｉｅｂｅｒ，Ａｄｖａｎｃｅｄ  Ｍａｔｅｒｉａｌｓ  １２，２９８−３０２（２０００）、ここではレーザ支援の触媒的促進の成長を使用して、高純度を有する半導体性ナノファイバーが作製される。
【０３２２】
実施例２９により、センサー、赤外線ビーコン、赤外線画像、およびデバイス較正用の参照信号、のための偏光された紫外線、可視光線および赤外線白熱光（図３１、ＡおよびＢ）の安定で平面状の光源が示される。このナノチューブシートの白熱光により高度に偏光した放射が与えられ、（実施例２９に示される様に）、５００ｎｍにおいて０．７１から７８０ｎｍにおいて０．７４まで（図３２）の射出放射の偏光度増加を与える利点を有し、これは最大８０μｍの射出長さを備える６００μｍ長さのＭＷＮＴ束に対して以前に報告された偏光度（５００−９００ｎｍで０．３３）よりも実質的に高い。
【０３２３】
偏光子に対する必要性の削減または削除によりコストおよび効率の利点がもたらされ、そしてＭＷＮＴシートにより他の方法では達成困難な幅広いスペクトル範囲に渡る空間的に均一な放出が提供される。これらの非常に小さい質量の白熱発光体の低熱容量は、それらが真空中で観察される０．１ｍｓ以下の時間内でオンとオフができ、そしてより短い時間スケールで電流変調された照明出力が提供される。
【０３２４】
ナノチューブシート（およびその他の配向された電気伝導性配向ナノファイバーシート）からの放出光の偏光された性質は、まぶしさを低減するために使用できる。この目的のために、シート内のナノファイバーの配向は少なくとも略垂直方向に配向されることが好ましい。
【０３２５】
ナノチューブのシートおよびリボンに対する電気伝導性および透明性の組み合わせは、同様に例えば、電気的に加熱される炉およびオーブン（ここでの利点は炉またはオーブンの加熱される内容物に対して高い視認性が与えられることである）の様な透明であるべき白熱光要素に有益に採用される。同様に、発明の実施形態の透明なナノチューブシートは白熱光放射を発生するために電気的に加熱されるまで殆ど肉眼では見えない。
【０３２６】
本発明の実施形態のナノチューブシートの白熱光要素は、場合によりフィラメント強度を増やすために重ね合わせできる。この重ね合わせは、場合により面内の機械的異方性が大部分取り除かれる様にシートの配向方向と交差させることができる。その様な重ね合わせはナノチューブシートの白熱光を非偏光の光を大量に発光する物に変換するために使用できる。
【０３２７】
（ｇ）保護性および温度調節性の衣料用途
ナノファイバー糸で例証された驚くべき高い靭性、並びに極めて小さい糸直径により、ナノファイバーの撚り糸の保護性衣料の織物としての利用が示される。帆布に使用されるような物の様に非常に密な糸織物は特に突き刺しやパンクに対する耐性のために特に有用である。引き出し・撚糸されたカーボンナノチューブの高温安定性は、高温で加工されるセラミックのようなマトリック中にナノファイバー糸を組み込んだ硬い装甲を製造するために特に有用である。グラファイトファイバーは高い熱安定性を有するが、一方、発明の実施形態のカーボンナノファイバーの撚り糸の靭性（２０Ｊ／ｇ以上）はグラファイトのそれ（約１５Ｊ／ｇ）よりも高い。
【０３２８】
発明の実施形態の電気伝導性のナノファイバー糸は織物を加熱する性能を与えるために織物中に組み込むことができる。同様に、発明の実施形態の電気伝導性ナノファイバーシートは通常の織物の層の間に積層されナノファイバーシートを通して電流を通過させることにより織物を加熱する性能を与えることができる。これらのナノファイバーの糸およびシートは紫外線領域で吸収性があり、よって、それが無ければ紫外線透過性衣料を着用する人にソーラー放射暴露の影響に対する保護を提供する。
【０３２９】
織物の温度変化をやわらげるためのその他の手段は、相変化材料を蓄えるナノファイバー糸およびナノファイバーシートの多孔性を活用することであり、温度が高くなりすぎる場合にその溶融熱が熱エネルギーを吸収し、織物温度が低すぎる場合に熱エネルギーを放出する。衣料織物に使用するために、熱吸収および放出の温度範囲は、好ましくは着用者の快適性範囲内で選択される。
【０３３０】
（ｈ）ガス、液体および固体の吸収性材料としての用途
発明実施形態のナノファイバーの糸、シート、またはリボンの多孔性、高い表面積、小さい糸直径、および高い機械的強度により、ガスおよび液体成分の濃縮、分離、貯蔵または放出に対して、それらは理想的な材料になる。それらはまた、濃縮、分離、および貯蔵するための固体として有用であり、例えば蒸気または液体から固体の形で収集でき、場合により、その後に蒸気、液体、液体成分、反応生成物、固体形状、およびこれらの組み合わせで放出または部分的放出のどちらかができるような粒子状固体または固体である。その様な固体には、例えば、バクテリアおよびウイルスのような生物学的薬剤が上げられ、それは場合により、放出プロセスの間に少なくとも部分的に熱分解できるか別の方法で改変できる。
【０３３１】
特定のタイプのナノファイバーであるカーボンナノファイバーがこれらの用途に有用である。これらの収集、分離、貯蔵または放出のためのナノファイバーの重量表面積は、選択的に好ましくは１０ｍ２／ｇ以上であり、選択的に更に好ましくは１００ｍ２／ｇ以上である。この表面積は場合により、周知のＢＥＴ法を使用して測定できる。
【０３３２】
上記のナノファイバーアセンブリは、気体中および液体中の存在する分析物の濃縮、そしてその後の加熱、その他の手段、またはそれらの組み合わせによる放出のために特に重要である。糸、シート、リボン、およびこれら集成方法の組み合わせ物にしたナノファイバーのアセンブリは、材料の吸着または吸収、材料分離、および材料放出の用途に選択的に好ましい。
【０３３３】
カーボンナノファイバーのような材料で製造された撚り糸の高い電気伝導性により、ガス成分の分離、濃縮、および分析のための材料としてのそれらの利用が促進される。この目的のためにこれらの導電性材料を使用する典型的なプロセスにおいて、カーボンナノチューブの糸、シート、またはリボンはナノチューブの高い表面積上への吸収
による分離または濃縮のどちらかを可能にする時間において、被分析物に暴露される。この吸収された材料は次いで、ナノファイバー糸の電気的加熱により、無線周波またはマイクロ波の吸収により、または照射された紫外線、可視光線または赤外線波長光の吸収により、放出できる。
【０３３４】
ナノファイバーの糸、リボン、またはシートの上に収集された材料（またはそこに誘導体化された成分）は、場合によりその後でこれらの物品に関して分光法的またはその他の手段を使用して分析されか、またはこれらの物品からガスとして放出され、そして場合によりそのガスの分析により分析される。このガスは場合により、質量分析機およびガスクロマトグラフィのような手段を使用して実行できる。ナノファイバーの糸、リボン、またはシートの上に収集された材料（またはそこに誘導体化された成分）は、場合により、液体媒体中に放出でき、その後で通常の液体ベースの分離または分析手段を使用して分離または分析される。
【０３３５】
糸、リボン、またはシートを含むナノファイバー（またはそこに誘導体化された成分）、からの固体、液体、またはガスの収集、分離、または放出は、例えば加熱または少なくとも２個の電極を含有する容量性デバイスの手段への容量性充電により、任意に電気的に可能である。例えば、デバイス手段において容量性充電は、２個の電気的に分離された電極の間へ電位を印加することにより行うことができる。ここでこれらの電極の少なくとも１個はナノファイバーのシート、リボン、または糸（またはそれと同じものから誘導された構成要素）を含む。電気化学的充電が、電解質を電極相互間の領域に組み込むことにより有効に採用できる。
【０３３６】
これらの発明の実施形態は場合により、この部分の材料の取り込みおよび材料の放出のプロセスを最適化するために任意に反応させ、表面誘導体化され、または表面をコーティングされる。コーティングには場合により、たんぱく質、抗体、ＤＮＡ、アプタマの様な生物学的薬剤を含んでもよい。
【０３３７】
また、この実施形態のナノファイバーによる材料の取り上げおよび放出は場合により、表面弾性波デバイスまたは計量器を使用するような摂取計量により、または電気伝導性の測定により、または熱電力の測定によって、測定できる。
【０３３８】
このセクションの実施形態に使用される材料には、固体相プロセスで製作されたナノファイバーのシート、リボン、および糸が選択的に好ましい。ナノファイバーは選択的に好ましくはカーボンナノチューブである。
【０３３９】
（ｉ）微小流体回路のチャネルとしての用途
ナノファイバーの撚り糸の多孔性は微小流体回路のチャネルとして有用である。これらの微小流体回路は、例えば、センチメートルスケールまたはそれ以下の化学的および生化学的分析、またはより独占的には化学合成のための「ファイバー実験室」を作製するために採用できる。
【０３４０】
新規な態様は、その後の可能な混合および化学反応、分離（場合により糸長さに沿った）、および化学分析のための化学物質の輸送にナノファイバーの撚り糸のウイッキング性能を利用することである。
【０３４１】
図１３は、微小流体用途の交差部として使用できる交差部を示す。この交差部は、ＭＷＮＴ双糸の１個と結ばれる（１３０１に沿って流体の入り口そして１３０２に沿って流体の出口を有する）オーバーハンドノット（１３０５）からなり、ノットは第二のＭＷＮＴ双糸（１３０３に沿った流体の入り口そして１３０４に沿った流体の出口）を含む。双糸の各々におけるナノファイバー糸は場合により異なってもよく、そして場合により２個の双糸が異なる。挿入されたノット１３０５の締め付けに依存して、場合により１３０１および１３０３に沿って流入する異なる流体は混合して場合により異なる流体混合物を製造し１３０２および１３０４に沿って流出する。ノットの締め付けが増すと、１３０１で流入する流体成分は１３０４に沿っての流出を増加させ、１３０３に沿って流入する流体成分は１３０２に沿っての流出を増加させる。これらの糸に沿っての流体の輸送は、場合により、各々の双糸の中の構成要素の単糸が電気的にお互いに対して絶縁されそしてこれらの糸が電気伝導性である場合に、双糸の入り口および出口の間に、そして各々の双糸における構成要素の単糸の間に、交流のまたは一定の電位を印加することにより変更できる。
【０３４２】
糸ベースのこれらのおよび多くのその他のタイプの微小流体回路は、場合により曲線または直線の表面上に配列され最終のデバイス構成を製造できる。場合により、別の好ましい構成としてこれらの微小流体糸は織り込みの、縫い付けの、刺繍の、または織物におけるその他の、構成に形成できる。確実に微小流体回路を定義するため、その他の糸またはファイバーの部分が、例えばそれらの疎水性／親水性および／または多孔性を適切に選択（または改変して）するようにして、実質的に微小流体回路と相互作用しないように製造できる。これらの糸ベースの微小流体回路は場合により１個以上の織物層を含むことができ、そして１個の織物層における微小流体糸は場合により、織物層の間を横断できる。同様に微小流体のナノファイバー糸構造体（複合材における糸など）により、場合により複合材構造体の機械的強化が付与される。加えて、また場合により、ナノファイバー糸は当技術分野で知られている、糸破損の開始時に機械的に構造を強化するような材料を含有させてもよい。
【０３４３】
健康モニタリングの目的のための生物学的生成物を分析する衣料における織物に関しては、そのような微小流体回路は場合により様々な目的に使用できる。同様に、微小流体混合物（図１３に図示された様に）は、小型のロボットまたはミクロ航空機に使用できる小型燃料電池および燃焼エンジン用の燃料および酸化剤の混合のために使用できる。
【０３４４】
（ｊ）組織足場およびその他の生物学的用途
発明の実施形態の紡糸糸およびシートは、またヒトを含めた生物体または培養地のいずれかにおける組織の増殖のための足場として使用できる。利用可能な実施例には、脳または脊髄の損傷後のニューロンの増殖のための足場としてナノチューブ糸の使用が挙げられる。最近の研究によれば、機能性ニューロンはカーボンナノチューブからすぐに増殖し、直径約１００ｎｍ以下のカーボンファイバーは瘢痕の成長を遅らせ、所望の細胞の増殖を促進することが示された（Ｈ．Ｈｕ，Ｙ．Ｎｉ，Ｖ．Ｍｏｎｔａｎａ，Ｒ．Ｃ．Ｈａｄｄｏｎ，Ｖ．Ｐａｒｐｕｒａ，Ｎａｎｏ  Ｌｅｔｔｅｒｓ  ４，５０７（２００４）；Ｊ．Ｌ．ＭｃＫｅｎｚｉｅ等、Ｂｉｏｍａｔｅｒｉａｌｓ  ２５，１３０９（２００４）；およびＭ．Ｐ．Ｍａｔｔｓｏｎ等、Ｊ．ｏｆ  Ｍｏｌｅｃｕｌａｒ  Ｎｅｕｒｏｓｃｉｅｎｃｅ  １４，１７５（２０００）参照）。生体適合性を改変する目的で、紡糸された糸およびシート中の紡糸ナノチューブは場合により、例えば、ＤＮＡ，ポリペプチド、アプトマ、その他のポリマー、または４−ヒドロキシノネナールの様な特別な増殖因子、による包み込みなどによる化学的誘導体化、または非化学的誘導体化することができる。いかなる添加剤も無しに製造できる、発明の実施形態のカーボンナノチューブの糸およびシート、（しかし、所望であれば、選択された添加剤は組み込みでき、ナノチューブ糸は誘導体化できる）、は電気伝導性が高く、非常に丈夫である。同様に、その他の高機能性ファイバー／糸（防弾ベストに使用されるケブラー（登録商標）、およびスペクトラ（登録商標）ファイバーなど）とは異なり、医療用途に対する利点のある、これらの靭性糸はノッティングまたは磨耗のどちらかによる強度劣化に対して高度に耐性があり、実質的に制御可能程度の弾性を有する。これらの糸は血管および神経の増殖に対する骨組として働くことができる２次元または３次元織物に織り込みできる。織物は実質的にはあらゆる所望の形状を有することができる：本発明者らはナノチューブ糸からそして中程度に小さい血管の直径を有する紡糸リボンの巻きつけ物からチューブ状構造体を製造した（実施例１１）。発明の実施形態のナノファイバー糸は脳、耳（音の検出に対する）、または眼（光の検出に対する）におけるニューロンに対する電気的接続として使用でき、そこでは機能性ニューロンが既存のニューロンと電気的に接続するためにナノファイバー糸の上に増殖される。１０μより小さい直径を有するナノファイバー糸の先端上のニューロン増殖が、これらの用途のために使用されるのが選択的に好ましい。
【０３４５】
組織増殖の足場に使用することにおける１つの主要な問題は、組織の増殖の間およびその様な増殖が大部分実行された後の両方において足場の適切な弾性を確保することにある。その状況は骨折の場合に似ている―治療進行中は動かさないことが望ましく、しかし治療プロセスが十分に進行したあとでは通常の可動性および弾性が復帰することが望ましい。初期の足場材料がホスト材料（比較的剛性な生体吸収性ポリマーなど）で含浸された場合、ナノファイバーの撚り糸によりこの弾性の同調性が付与され、その生体調節された吸収によりナノファイバー糸が平常な身体機能および可動性を伴った弾性を有するように開放される。
【０３４６】
ナノチューブ糸は電気伝導性、機械的強度、可撓性、および化学的安定性を有しているので、それらは例えば、移植可能なセンサーおよび移植可能なラジオ送信機およびトランスポンダーのためのインダクタコイルの様な移植可能な生体医学デバイスに利用できる。ナノチューブセンサーの選択性および選択性を得るための研究方法で例証されるように、生化学センサーとしてカーボンナノチューブを使用する先行技術は良く開発されている。機能性のニューロンがカーボンナノチューブ上に容易に増殖することが同様に良く知られているので、カーボンナノチューブの糸およびシートは軸索に対して高効率の電子インターフェイスとして使用できた。その他のタイプのナノチューブのシートおよび糸と対比的に、これらの用途にカーボンナノチューブの糸およびシートを使用する利点は、利用可能な巨大な表面積、高い機械的強度、高い電気伝導性、必要な結合剤が存在しないこと、および得られる糸直径およびシート厚さが小さいこと、の組み合わせにある。
【０３４７】
幾つかのタイプのナノファイバー合成および加工の方法に対して、ナノファイバーおよびナノファイバーアセンブリの上に血液が固まるという望ましくない傾向が結果としてもたらされるが、固まり発生を防止するために別の材料でナノファイバーをコーティングすることが有用である。血液の固まり発生を防止または低減するために採用できる有用な材料の１つはアモルファスカーボンである。その他の有用な材料は先行技術で既知のたんぱく質である。
【０３４８】
（ｋ）２次元および３次元の配列における個別要素のアドレス付けのためのナノファイバーシートおよび織物の用途
本発明者がナノチューブシートの電気伝導性に対して気付いた驚くべき高い電気的異方性が、これらのシートが２次元または３次元配列の選択された領域（またはピクセル）のアドレス付けに利用されるという、発明の別のタイプの実施形態をもたらす。実施例２３により、この電気的異方性は、高密度化カーボンナノチューブシートに対する典型的な１０−２０の中程度の値から、非高密度化のシートに対する約５０−７０の高い値まで、ナノチューブの電気伝導性の異方性を増加させるために引き出し方向と直交して適切に予備的引き出された高密度化または非高密度化のカーボンナノチューブシートのどちらに対しても任意に高い値まで変動される。
【０３４９】
この様な実施形態の１タイプにおいて、これら２個の高度異方性シートはこれらのΘのシートにおける高導電性の方向の間に配向を備えて平行に置かれた。この２個のシートにおける配向方向の間のこの角度は場合により約３０°と９０°の間にあり、選択的に好ましくは約９０°である。これらのシートは、ナノチューブシートに沿った電流経路に更に高いナノチューブシート間の有効な抵抗を与える１個以上のコーティングまたは層により分離され、その結果シート中の電流経路が広がる主な理由は、シートの異方性の無限大からの逸脱のためである。
【０３５０】
ナノチューブシートを分離する材料内の任意の位置（ピクセル）で電圧を選択的に印加するための手段は、各シートの少なくとも１個の面側に沿った電気的接触の取り付けにより提供される。これらの接触は好ましくは各シートにおけるナノチューブの配向方向に少なくとも略直交した直線的配列で区分けされる。横方向のシート面上の電気的接触の間の間隔は配向に対して直交する構成要素の距離で測定される。
【０３５１】
異なるピクセルを選択的にアドレス付けするためのこの手段はナノチューブを分離する抵抗性材料の性質に依存して様々な目的に対する要素を選択的にアドレス付けために使用できる。
【０３５２】
これらの異なるピクセルにあって２個のナノチューブシートを分離する材料は、（１）機械的応力（例えば、圧電抵抗材料、圧電体またはポーリング処理された強誘電体、ピクセル内の応力および歪みに依存した荷電性シート間静電容量を与える誘電体）、（２）局所的温度、（３）局在的な可視光、赤外線照射紫外線、または高エネルギーガンマー線または粒子照射、に対する光検出器（例えば、ナノチューブの間にある材料に対して、光誘起導電性、加熱による抵抗変化に基づく）、または（４）特に生物学的材料を含めた、液体またはガス状の材料に応答するシート間のピクセル領域材料を使用した人工鼻（ガス感知のための）または人工舌（液体の感知のための）に対するセンサー材料であってもよい。（１）の材料は接触により起こる電気伝導性の変化または電気信号の感知を利用してデータの入力を可能にするコピュータスクリーンおよび電子織物を提供するために使用できることに留意されたい。
【０３５３】
ピクセル領域におけるナノチューブシートを分離する材料は、ピクセルに対して印加された電圧に応じて直接的または間接的に光放射または色変化のどちらかをもたらす材料または材料アセンブリであってもよい。ピクセルにおける可視光、赤外線、および／または赤外波長の光放射は蛍光、リン光、または白熱光を含めた様々な手段によって達成できる。例えば、ナノチューブシートのピクセル領域を分離する材料は光放射ディスプレイに対して先行技術で使用されている材料または材料アセンブリであってもよい。代わりに、２個のナノチューブシートのピクセル領域を分離する材料は白熱光を放射する抵抗性材料（または低温加熱の結果として赤外領域だけを優位にした白熱光）であってもよい。蛍光または白熱光の手段による赤外光の放射は軍事用途のためのバックグラウンドに関する項目の視認性の低減を支援するために使用できる。
【０３５４】
その他の有用な実施形態において、２個のナノチューブシートのピクセルの間の高抵抗材料または材料アセンブリは色変化を提供する物であってもよい。実施例は加熱の結果としての色変化を提供する物（サーモクロミック有機ポリマー、サーモクロミック無機材料、またはサーモクロミック液晶など）、エレクトロクロミック材料（液晶など）、または電気化学的クロミック材料（第二のナノチューブシートに付設された対向電極から電解質によって分離されている第一のナノチューブに付設された電極を具備する電気化学的に切り換え可能な導電性ポリマー）、である。
【０３５５】
シートの間の応答性の層またはコーティングは、例えばナノチューブシートを積層する前に１個以上の層で個々のナノチューブシートをコーティングなどの様々な手段で適用できる。抵抗性材料として堆積される材料は、コンビナトリアルケミストリーの要素を製造するために使用される方法を使用して、空間的に勾配をつけた方式でシート相互間の材料または複数材料の堆積によってシート相互間の領域を差し渡した構成で変更できる。これらの方法はスマートノーズまたはスマートトングを製造するために特に役に立つ。
【０３５６】
配向したナノチューブを含む２個の直交したシート間の空間は空気、その他のガス、または真空でも有効に分離すことができる。空気、その他のガス、または真空を使用した新規なマトリクスアドレス付けが実施例５４に例示される。
【０３５７】
２個以上のナノチューブシート（または直接接触しているナノチューブの堆積物）は、応答性材料層が隣り合ったナノチューブシート（または隣のナノチューブシートの堆積物）を分離する場合３次元ピクセルへの画像分解のために使用できる。各々のナノチューブ層（または堆積物、または同一に配向されたナノチューブシート）は、次いで２個のシート層だけが存在する（または同一に配向されたナノチューブシート堆積物の接触する堆積物）場合と同様に独立してアドレス付けできる。
【０３５８】
これらの実施形態の方法は、隣り合った非電気的接触のナノチューブシートが、シート内またはシート間の接触に関して（応答性材料または応答性材料のアセンブリが配置される領域以外での）電気的に絶縁されるカーボンナノチューブを含む２個の織物シートで置き換えられる場合に、同様に適用できる。織物層の間の応答性材料は、ナノチューブ糸のアセンブリを織物にする前または後の糸の上に応答性材料または応答性材料の層をコーティングすることによって付与される。織物層におけるナノファイバー糸が与えられた織物層の内部で一方向以上にある場合、異なる方向にあるこれらの糸は、抵抗性の応答性材料または応答性材料の配列によった相互接触による以外はお互いに実質的に電気的に絶縁されるべきである。
【０３５９】
これらの方法は、ナノファイバー糸を２方向に並べて直接接触が無いようにするための配置、またはカバーによって織物中の全ての糸を絶縁することによって、所望のピクセルに画像分解する働きを得るために、単一の織物シートにも適用できる。隣り合う糸の間の最低抵抗接触は電気的応答性の材料または材料アセンブリによる。この様な場合、ピクセルに画像分解される応答は織物中の個別のナノチューブ糸の個別のアドレス付けによって与えられる。
【０３６０】
そのような電気的異方性のシートおよび織物は、場合により印加する電圧（液晶など）、電圧駆動の電流流れ（導電性ポリマーの電気化学的スイッチなど）、またはそれらの組み合わせのいずれかの永久的または可逆的な固有抵抗のまたは静電容量の変化のどれかを受ける抵抗性応答性要素を利用することによって情報記憶装置に使用できる。情報の永久的記憶のために、応答性要素は単純でありそしてピクセルがアドレス付けされる結果として蒸発する（回路を開く）または炭化する（回路を閉じる）要素であってもよい。
【０３６１】
代わりに、永久的または可逆的な記憶のいずれかおよび情報の検索（または局所的な放射暴露で永久的記録）が、放射（光など）およびこの情報の読み取り、および／または上記シート、織物、または場合によりシートと織物配列を組み合わせた物のピクセルアドレス付け能力を使用して反対方向でのピクセル応答の切替えを使用して、情報の書き込みおよび／または削除によって得ることができる。
【０３６２】
これらの方法は任意にカーボンナノチューブを含まないまたはカーボンナノチューブをその他のナノファイバーと組み合わせて含む、電気伝導性ナノファイバー糸および電気的異方性ナノファイバーシートに適用できる。
【０３６３】
（ｌ）マイクロ波、無線周波、紫外線、可視光線、および赤外線領域における周波数での選択的ナノファイバー加熱および電気的加熱を使用する溶融性材料および表面修飾物の溶接。
【０３６４】
実施例３０は、プラスチック部品の間にはさまれた透明なＭＷＮＴシートの加熱によるポリマー溶接を示す。ＭＷＮＴシートはマイクロ波オーブンの中でプラスチック部品の溶接にこれを使用することにより明らかなように、マイクロ波放射を強く吸収する。この実施例では２個の厚さ５ｍｍのプレキシガラス（登録商標）板でＭＷＮＴシートがはさまれ、加熱を使用して互いに強固に溶接され、ナノチューブの配向および電気伝導性が保持される丈夫で、均一で、高度に透明な界面が提供される。マイクロ波加熱は２．４５ＧＨｚで稼動する１．２ＫＷマイクロ波オーブン中で行われた。図３３は２個の５ｍｍ厚さのプレキシガラス（ポチメチルメタクリレート）板が示し、ＭＷＮＴをはさんだシートをマイクロ波加熱を使用して互いに溶接した２個の５ｍｍ厚さのプレキシガラス（ポチメチルメタクリレート）板を示し、ナノチューブの配向およびシートの電気伝導性が殆ど変化されない、丈夫で、均一で、透明な界面が得られた。高い透明性および超熱安定性の組み合わせにより、マイクロ波ベースの溶接に以前に使用された導電性ポリマーには見出せなかった利点が提供される。その他の応用の中で、このマイクロ波加熱プロセスはナノチューブシートで分離されたポリマーシートの堆積物からポリマー複合材、電気的に加熱されるカーウィンドウ、および高い透明性を有するカーウィンドウ中のアンテナを製造するために使用できる。
【０３６５】
ナノファイバーシートの選択的な加熱による接触した溶融性材料の溶接は、無線周波、赤外線周波数、可視光線周波数、赤外線周波数、紫外線周波数、およびこれらの組み合わせ、およびマイクロ波加熱との組み合わせ、におけるナノファイバーシートの選択的吸収性を使用することによって同様に実行できる。また、ナノファイバーを溶融性材料で溶接するためのナノファイバーシートの選択的加熱は、ナノファイバーシートの電気的接触加熱によって実行できる。放射誘起加熱または電気的誘起の加熱プロセスの強度および持続時間は、ナノファイバーと接触する溶融性材料の少なくとも部分的溶融に対して十分であるべきである。放射の強度および電気的接触加熱で配送される電気出力は、溶融性材料の液体化がナノファイバーシートとの接触領域でのみ局所的に起こるのに十分な高さであることが好ましい。ナノファイバーシートに対して領域選択的な放射照射または領域選択的な電気的接触加熱、またはそれらの組み合わせを使用すること、溶融性材料または複数材料で溶接する度合いは、任意的な面積選択方式で設定できる。
【０３６６】
これらのプロセスのための溶融性材料の選定には殆ど制約がない。しかし、溶融性材料は溶融温度で十分低い粘度を有し、迅速な加工に必要な所望のタイムスケールで流れることが好ましい。溶融材料が有機ポリマーである場合には通常溶融温度の上限はポリマーの劣化温度で制約される。しかし、溶接プロセスのための溶融性材料は加熱に使用される波長での重要な吸収を有さない物であることが好ましい。加熱プロセスがナノファイバーシートとの電気的接触による場合、溶融性材料は実質的に電気的に絶縁性であるべきである。
【０３６７】
上記の層間溶接プロセスおよび以下に記載する表面溶接のために、ポリカーボネート、ポリビニルブチラール（例えば、Ｓａｌｆｌｅｘ（登録商標）の商品名で市販される）、ポリメチルメタクリレート、およびポリスチレン、の溶融ポリマーが特に好ましい。同様に、無機および有機のガラスが好ましい。
【０３６８】
ポリビニルブチラールを使用する溶接の場合には、選択的に好ましくはこのポリマーはガラスの平面の間にはさまれる。ポリビニルブチラールの放射誘起加熱を使用する加工に対して、ガラス／ポリビニルブチラール／ナノファイバー／ガラスの重ね合わせまたはガラス／ナノファイバーシート／ポリビニルブチラール／ナノファイバーシート／ガラスの重ね合わせが、その他の手段のマイクロ波で加熱されることが好ましい。
【０３６９】
上記の電気加熱手段および放射の吸収による加熱手段は、発明実施形態のナノファイバーシートが配置されるこれらの糸および織物の重なり合う領域で溶融ポリマーのシートおよび溶融織物（または溶融織物を備える溶融シート）の層を一緒にして溶接するために使用できる。
【０３７０】
ナノファイバーシートは便宜的にプラスチックまたはその他の溶融性材料の表面に関連する方法で付設でき、低融点ポリマーだけがナノファイバーシートの放射吸収または電気的接触加熱により引き起こされる温度上昇の結果として溶融する様に選択された低融点ポリマーと高融点ポリマーの間にナノファイバーシートをはさんで付設できる。
【０３７１】
これらの表面および層間の接着方法により、溶融性材料の表面領域または溶融性材料の層の間のどちらかにウィンドウの層の様なナノファイバーベースのアンテナおよび加熱要素の取り込みが可能になる。
【０３７２】
その様な表面接着プロセスのその他の利点は、表面領域に対する望ましい機械的特性の増強およびナノファイバーシートにより与えられる電気伝導性である。ナノファイバーを取り込んだ表面領域の表面エネルギーはナノファイバーシートの浸潤で起こる加熱の度合いに依存する。
【０３７３】
ナノファイバー表面積の浸潤の度合いが不完全である場合、そのためカーボンナノファイバーが表面から突き出て、その表面処理プロセスの結果、高度に疎水性の表面が付与される。その様な疎水性が高い表面は水滴の凝縮を回避するのに有効であり、光学要素の曇り回避に採用できる。
【０３７４】
表面エネルギーおよびそれに従って疎水性の度合いは吸収されるガスに影響される。この依存性は排除することができ、表面は意図的に親水性または疎水性材料（または疎水性と親水性の混合した特質を有する材料）を基板から突き出ているナノファイバーまたはナノファイバーの束の上に吸収させることによって疎水性または親水性のどちらかにすることができる。
【０３７５】
加えて、２個の平行で非接触なナノファイバーシートを表面領域に配置して、これらのシートの１つが完全に埋め込まれ表面のナノファイバーシートからイオン的導電層によって分離されるようにして、表面は疎水性と親水性の間で電気により可逆的に調節できる。２個のナノファイバーシートの間の電位印加により、ナノファイバーシートの電気化学的荷電がもたらされ、湿潤性を決定するシートの表面エネルギーに対応する変化がもたらされる。調節できる荷電を得るこの目的が湿潤性であるために適切なアセンブリは、ナノファイバーシートを溶融製材料表面の上に（または、表面材料に有用な溶融性が無い場合にはそれを付設することは別の手段になる）配置し、このナノチューブの上に溶融性固体電解質および次のナノファイバーシート（そこで外側の表面層になる）で成層して製造できる。この堆積物を別の材料（溶融または放射ベースのナノファイバー加熱のために使用される化学線放射の望ましくない吸収または電気的接触ベースの溶接を妨げる電気伝導性を引き起こさない）で圧縮することにより、化学線の放射または電気的接触の加熱が溶融を引き起こすために適用される場合、目標とする電解質で分離された２個の電極外側層の製作が可能になる。
【０３７６】
（ｍ）配向したナノファイバーのパターン化された堆積のための基板−支持ナノファイバーシートの利用
本出願人らは、局所的な機械的応力は３０ｎｍまたはそれより薄い配向ナノファイバーの層を１個の基板（移動基板）から別の（受けとり基板）にナノファイバーの配向を保持したパターン化された配列として転写できることを見出した。
【０３７７】
例えば、実施例３４および図３７により、基板の上に３０から５０ｎｍ厚さのカーボンナノチューブがある基板支持カーボンナノチューブは、別の基板の上に大体同じ厚さを有する転写画像を製造するために機械的に転写できることが示される。この転写はナノチューブ配向の実質的な損失無しに生じる。基板支持されたナノファイバーシートを標準的な筆記用紙の上に伏せて置き、鋭い物で非多孔性の支持用紙の上に書付けすると、ナノチューブシートが非多孔性用紙の表面から定常の用紙に転写された。図３７の左の図に転写後の基板（非多孔性用紙）に付設されたナノチューブシートを示し、右の図に転写された画像を備える通常の書き込み用紙を示す。
【０３７８】
最も重要なことは、転写されたナノチューブシート領域に関して光学顕微鏡検査により、元のナノチューブコートされたシートの上にあるナノチューブの配列が多孔性用紙に転写されたナノチューブパターンの中に保持されていることが示されることである。従って転写された回路パターンにおけるナノチューブの配向は、画像を製造するシート（転写される基板）と画像を受け取るシート（受け取り基板）の間の相対的配向を変更することにより、自由に制御できる。
【０３７９】
図３７の結果において、ナノファイバーシートはナノチューブ転写ステップの前に実施例２３の液体処理による高密度化方法により高密度化される。実施例３４におけるその他の結果により非高密度化ナノチューブシートは同様に高密度化されていない配向されたナノファイバーのパターン化配列を転写するために使用できることが示される。この方法は高密度化シートを使用するものほど魅力がない。多孔性用紙の一部分に転写されたナノチューブは、書き込み器具の下にないからである。それでも、転写されたナノチューブシートは多孔性用紙に偶然に転写されたものよりもより強固に結合され、そして後者のものは意図的に転写されたナノチューブを乱さずに容易に払いのけできる。
【０３８０】
このプロセスは、ナノファイバー方向に関して配向されるナノファイバーシートに対して一般的な適用性を有する。これらの結果によれば高密度化または非高密度化のナノファイバーシートのどちらとも配向されたナノファイバーの堆積するパターン化された配列に使用できることが示される。
【０３８１】
ナノチューブシートから別の基板（受け取り基板）にパターン化されたナノチューブの堆積を提供するために局部的にかける応力を使用する代わりとして、受け取り基板がパターン化され（リソグラフィまたは機械的手段などにより）上昇したおよび下降した表面領域を有することができる。次いで転写シートまたはその他の基板に均一な応力をかけることがナノチューブを受け取り基板の上昇した領域に転写するために使用できる。
【０３８２】
別の発明の実施形態において、転写基板から受け取り基板へのナノチューブの選択的な面積転写（即ち、パターン化された転写）は、受け取り基板の上に溶融性材料（ポリマーなど）のパターン化された配列を堆積させることによって実現できる。転写基板を受け取り基板との接触に、溶融点までの加熱が続き、そしてその後に冷却して、ナノチューブを転写基板から受け取り基板に転写する。この加熱は場合によりナノチューブシートのマイクロ波または高周波加熱により達成できる。
【０３８３】
配向されて堆積されたナノファイバーのこの様なパターン化配列は、例えば、電子ワイヤおよび内部接続、アンテナ、抵抗体、コンデンサおよび超コンデンサのような、ナノファイバー回路要素の製作に使用できる。
【０３８４】
同様に、この様なナノチューブの転写基板から受け取り基板への転写は、場合により選択された面積における堆積ナノチューブの厚さを増加するのと同じように、１回以上繰り返しできる。同様に、追加的転写、転写と受け取り基板の間のプロセスは、転写された材料の領域の異方性の全てのパートを減らすために使用できる。例えば、これはその後に続く転写プロセスの間に転写と受け取り基板の配向を変化させて実行できる。加えて、第一の堆積プロセスは、別の材料（フィルム状超コンデンサまたは通常のコンデンサのための誘電体のための固体状態電解質など）で、受け取り基板全体（またはそれのどこかの部分）のコーティングプロセスで後続される。この第二のコーティングプロセスは、次いで転写基板（または第二の転写基板）から第二のコーティングプロセスによって提供された材料の上部にナノチューブの追加的転写で後続される。その様な方法は多層構造体を展開するために自由に繰り返すことができる。
【０３８５】
（ｎ）ナノファイバーシートのアップリケ
実施例３１は、透明なカーボンナノチューブシートが、マイクロ波吸収および抵抗加熱に必要な電気伝導性を与える電気伝導性層としてフィルム接着剤を付設できることを示す。加えて、この実施例により、接着剤フィルム上の接着剤はナノチューブシートを通して押し出され、積層接着剤フィルム／ナノチューブシートの金属、ガラス、プラスチック、およびその他の表面との高い接着度を与えることができることが示される。可撓性基板（ポリマーなど）に付設された場合、この実施例（および図３４）により、テープ／ナノチューブシート／プラスチックシートが高角度までナノチューブシートの面内抵抗値に重要な変化を引き起こすことなく繰り返し曲げることができることが示される。
【０３８６】
実施例４２には接着テープに付設するナノチューブシートの製造のための装置を記載する。実施例５０，５１、および５２には、製作後のナノチューブシートを貯蔵するための手段を示し、これらの手段はその後の接着剤シートに対するナノチューブシートの付設のために使用できる。
【０３８７】
（ｏ）ナノファイバーシートのフィルター
高いろ過速度と、例えば、ウイルス、バクテリア、およびナノメートルスケールのコロイド粒子の様な非常に小さい粒子をろ過する性能とを同時に達成することは、気体および液体の両方のろ過に対して通常困難である。特にフィルターが厚い場合、小さい孔サイズにより低いろ過率が与えられることが問題である。ろ過速度はフィルター厚さを減少すると増加できるが、一方、フィルター厚さが小さい場合、フィルターが破裂する可能性があるためフィルター対向側での圧力差を減らさなければならない。それは薄いフィルター膜を使用することのろ過率の利点を部分的に無くしてしまう。
【０３８８】
発明の実施形態の固体状態で引き出されたナノファイバーシートにより、たとえナノファイバーフィルターが非常に薄い場合でもフィルター膜の破裂がそれほど問題にならないほどの丈夫なろ過膜が提供されることによりこの問題を解決する助けとなる。
【０３８９】
本発明の実施形態により、小さい孔サイズを有する固体状態の引き出されたナノファイバーシートまたはシート積層体がより大きな孔サイズを有するより厚い膜によって少なくとも１個のサイズで付設されることを含むフィルター構造が提供される。より厚い膜の平均的な孔は、典型的なナノファイバー長さよりも最大の寸法において少なくとも２倍小さいように選択される。
【０３９０】
ナノファイバーシートが高度に配向されている場合、場合により２個以上のシートがナノファイバー配向の方向を交差して積層でき、その結果１個のシートにおける配向方向に直交した低い横方向強度が、積層されたシートの配向方向の高強度によって強化される。
【０３９１】
ナノファイバー膜の大きく高められた有効負荷容量は、支持するファイルター構造において接触する孔を横切ってかけ渡しするナノチューブに起因することが好ましい。この配置の利点はフィルター破裂に対する耐性は個別のナノファイバーの強度によって決定され、それは一般的にシートのそれよりもはるかに高い。従って非常に薄いシート厚さを使用することによるろ過速度の利点は、ろ過膜全体に高い圧力降下がかかる場合でも膜破裂のリスクを招かずに実現できる。
【０３９２】
ナノファイバーシート膜を支持する多孔性材料は、この膜の低圧力側にあるべきであり、そして場合により、より大きなサイズの粒子をトラップするように選ぶことができる。膜全体に逆方向の圧力差をかけることによる膜のクリーニングのために、場合によりナノファイバーシートの膜はより小さな孔サイズを有するより薄い膜によって両側で支持できる。
【０３９３】
支持膜またはより大きい孔サイズを備える膜は様々な通常の膜のどんなタイプでもよく、そして場合によりファイバーまたはナノファイバーを含んでもよい。その代わりとして、支持膜は例えば、金属線格子、孔を有する金属板、または陽極酸化アルミニウムシートの様な、孔またはチャネルを有するシート材料であり得る。
【０３９４】
ナノファイバー膜はカーボンナノチューブを含むことが好ましく、これらの可能性のある膜の堆積物の中の少なくとも１個は、固体状態の集成（例えば実施例２１，５０，および５２のプロセスなど）にかかわる本発明の加工ステップによって集成されることが好ましい。固体状態で製作されたシートは、例えば実施例２３のような液体ベースの高密度化プロセスによって高密度化されることが好ましい。しかし、特に空気ろ過のような気体ろ過の目的に対しては、ナノファイバーシートは場合により非高密度化ナノファイバーシートを含んでもよい。
【０３９５】
当然のことながら、本発明の実施形態は平面および非平面フィルターの両方に適用される。特に好ましい非平面フィルターは円柱状または円錐状の膜である。同様に、ナノファイバーベースの膜は、クロスフローろ過に好適に使用でき、それはろ過すべき液体をファイルター膜の接線方向に通過させることによってフィルターの詰まりを最小化する。
【０３９６】
（ｐ）透明導電体としてのナノファイバーのシートおよびリボンの追加的用途
固体状態で引き出されたカーボンナノチューブシート（およびリボン）の透明導電体としての用途は幅広く、そしてそれは幾つかの場合において、ナノファイバーシートの強度、靭性、マイクロ波吸収性能、偏光の発光および偏光の吸収性能、調整可能な仕事関数、電気伝導性および熱伝導性の劣化を伴わない極度の可撓性、およびナノチューブシートの多孔性、によって促進される。
【０３９７】
これらの幾つかは実施例に記載される応用である：透明な基板および細胞増殖を光学的に監視可能な電極に関する実施例１４、ノイズが低く、電気伝導性の温度依存性の低い透明なセンサーに関する実施例２５、偏光された白熱光の透明な光源に関する実施例２９、プラスチックのマイクロ波溶接のための輸送層に関し、マイクロ波で結合された透明な伝導性層（電磁波シールド、アンテナ、および加熱要素）に関する実施例３０、透明なアップリケに関する実施例３１、透明なエラストマー電極に関する実施例３２、透明な有機の発光ダイオードに対する実施例３３、および透明なプリント回路要素に対する実施例３４。
【０３９８】
電気伝導性と相まって、透明性は例えば表面と共形で平面シートの超コンデンサのように透明な視認性の低い超コンデンサを製造するためにも有用である。その様な透明で視認性の低い超コンデンサは電解質で分離される２個のナノチューブシートを含むことが好ましい。
【０３９９】
シートの透明性は電磁波（ＥＭＩ）シールドのためにカーボンナノチューブのシートおよびリボンを使用することに対しても有用である。例えば、透明なナノチューブシートはコンピュータスクリーンのような光学的ディスプレイにＥＭＩシールドを付与するため使用できる。
【０４００】
また、透明なナノチューブリボンおよび不透明なナノファイバーリボン（場合により螺旋状に巻回された）は同軸ワイヤおよびケーブルの電磁波シールドの外側カバーに使用でき、そこではケーブルのワイヤの内側領域に信号または電力輸送構成要素が包含されそしてナノチューブＥＭＩカバーは電気的絶縁層によってこの内側の信号または電力輸送構成要素と分離される。このようなタイプの電磁波シールドされたワイヤは電子織物（ここでそれらにより同軸ワイヤの低視認性および構造的強化の組み合わせが提供される）の用途に対して特に有用である。
【０４０１】
ナノチューブのシートおよびリボンに対する電気伝導性および透明性の組み合わせは透明な加熱要素にも有益に採用される。これらの加熱要素は衣料用の電子織物に、自動車および航空機の窓に、および電気加熱炉またはオーブンに（ここで利点は炉またはオーブンの加熱される内容物に対する高い視認性が提供されることである）採用できる。基板は有用であり、場合によりその様な透明電気ヒータまたはオーブンに採用され、前記基板は場合によりガラスまたはクオーツの基板である。
【０４０２】
高温のオーブンの加熱要素から発する光により炉の内容物の見通しが悪くなる。この問題は配向されたナノチューブのシートまたは糸の加熱要素（実施例２９参照）からの放出光の偏光特徴を利用して軽減される。偏光性シートまたは反射率に依存する偏光性を備えた材料を観察者と白熱のナノチューブエミッターの間に設置することで、炉内容物の視認性は改善できる。好ましい光吸収または反射の方向は、ナノチューブシートの加熱要素からの放出光の主要偏光方向（それはナノチューブの配向方向に対して平行である）に平行であることが選択的に好ましい。大部分が非吸収性の手段により、光および赤外線の放射をオーブンまたは炉の中に戻す反射により、偏光を行う偏光要素を使用することにより、オーブンまたは炉の効率が増す。
【０４０３】
窓、眼鏡、および類似のデバイス（双眼鏡など）の上に透明なカーボンナノチューブのシートまたはリボンのコーティング剤は、場合によりナノチューブシートの偏光効果がまぶしさを最小化するように配向される。これはナノチューブシートのナノチューブの整列方向が少なくとも略水平であるように配向することにより行える。
【０４０４】
新聞のようなディスプレイおよびその他の関連するディスプレイのために１個以上の電極として透明なナノファイバーシートの使用もまた重要であり、その様な用途においては発明の実施形態のナノチューブシートにより導電性および透明性の損失がない可撓性という利点が与えられる。このような１枚シートの新聞に可能性のある基板は、場合により通常の新聞類（または同様な特性を有する材料）のようなシート材料であり得るし、これらの頁の更新は無線で送信され得る現在入手可能な情報に基づいてできる可能性がある。
【０４０５】
これらの新聞のために使用される色変化は、新聞におけるナノファイバーシート電極の変化、液晶ベースによる色変化、サーモクロミック材料の熱駆動による色変化、電子湿潤駆動による色変化、電極の中の１個における構成要素の電気化学的色変化（エレクトロクロミックナノ粒子またはエレクトロクロミックコーティングのナノファイバー電極との接触を含む）、色変化を与える電極相互間電界に応じて回転する電極相互間の粒子、電極相互間電界に応じて必要とされる色変化を付与ために上昇または下降する電極相互間の粒子、または当技術分野で知られているその他の手段によって可能である。電子ペーパディスプレイに対する電子湿潤の利用の例は、Ｒ．Ａ．ＨａｙｅｓおよびＢ．Ｊ．Ｆｅｅｎｓｔｒａ、  Ｎａｔｕｒｅ  ４２５，３８３（２００３）によって与えられる。
【０４０６】
発明の実施例のクロマチックディスプレイは場合により、その上が電気伝導性である第一の基板であって白色、近白色、または適切な着色があるもの、直接的または間接的のどちらかで第一の電極に取り付けられる透明な第二の電極、および直接的または間接的のいずれか電気駆動のクロマチック応答性を与える材料または材料システムを含むことができて、前記透明電極の少なくとも１個はナノファイバー電極であるものである。このナノファイバー電極は、場合によって電極を含んだナノチューブであることが好ましい。
【０４０７】
電子新聞およびクロマチックディスプレイのようなものにおけるナノファイバー電極は、場合により、ナノファイバーのシート、リボン、糸、織物、および不織布で構成されることができる。これらの電極により、場合により例えば電子新聞のようなディスプレイのための主要な機械的サポートが付与され、またはこれらの電極は別の材料または材料アセンブリで支持される層であり得る。
【０４０８】
その新聞に情報を送信（一般的には無線の通信で）することの詳細は本発明の課題ではないし、手段は当技術分野で既知である。しかし、本発明者らは、ここにその様な電子新聞に有益に採用される透明なナノファイバーシートの電極の特性を例証する。
【０４０９】
これらの電気的に伝導性で透明なナノファイバーシートは、教科書、例えば、Ｕ．Ｂａｃｋ等、Ａｄｖａｎｃｅｄ  Ｍａｔｅｒｉａｌｓ  １４，８４５（２００２）に記載され、電気化学的に提供される先行技術の脆い金属酸化物シートと置き換えできる。これらの透明で電気伝導性のシートは同様に、Ｒ．Ａ．ＨａｙｅｓおよびＢ．Ｊ．Ｆｅｅｎｓｔｒａ，Ｎａｔｕｒｅ  ４２５，３８３（２００３）に記載される調節可能な湿潤ベースのディスプレイに使用された電極を置き換えできる。
【０４１０】
実施例５２には、ナノファイバーシートがセルロースベースの用紙およびシートに付設できる手段が記載され、そしてこれらの方法は一般的にこれらの発明の実施形態に適用される。
【０４１１】
（ｑ）弾性的に変形可能なナノファイバーシート
実施例３２および９０により、透明なカーボンナノチューブシートが高度に弾性的で変形可能な電極に変換できる方法が例証される。そしてそれは高歪みの人工筋肉のための、および高歪みの機械的変形を電気的エネルギーに変換するための、そして大きな振幅の振動を調整可能な減衰にするための、電極として使用できる。アクチュエータのための例示的な材料はシリコーンゴムである。
【０４１２】
これらの弾性ナノチューブシートは実質的に平面内の抵抗値を維持しながら寸法において１００％以上変化する。図３５に示したように、シリコーンゴム／ＭＷＮＴシートの複合材の無荷重で得られた初期のシート抵抗値は７５５Ω／平方であった。しかし、抵抗値の初期増加〜６％の後で、その後の１００％歪みまでの４回歪みサイクルの間の抵抗値は３％より少なく変化した。
【０４１３】
通常の導電体は作動材料との電気的接触を失わないでその様に大きい歪みを受けることはできない。１００％以上の歪みを発生する電歪作動材料との電気的接触を維持するために導電性グリースが使用されるが（Ｒ．Ｐｅｌｒｉｎｅ，Ｒ．Ｋｏｒｎｂｌｕｈ，Ｑ．Ｐｅｉ，およびＪ．Ｊｏｓｅｐｈ，Ｓｃｉｅｎｃｅ  ２８７，８３６（２０００））、一方これらのグリースは、数千ボルトの印加電位を必要としないで大きな力と高い歪みを発生できる電歪シートの堆積物に対する電極として適切ではない。
【０４１４】
更なる実験（実施例３２参照）により、高度に弾性的な電極を弾性的に伸長できる織物基板の上に備えるというこの方法の一般的用途が示される。例えば、非高密度化ナノチューブシート（実施例２２で調整）の１２０％伸長された弾性のスパンデックス（登録商標）織物の取り付け（プレスにより、その後で実施例２３の液体ベースの高密度化プロセスの適用）により、弾性的に緩和できそして実質的な抵抗値変化を受けないで初期の伸長に繰り返し再伸長できるナノチューブ電極材料が結果としてもたらされる。適切なスパンデックス（登録商標）ファイバーおよび／または織物はデュポン（そしてＬｙｃｒａ（登録商標）ファイバーおよびＳｐａｎｄｕｒａ（登録商標）織物と呼ばれる）、ＤｏｒｌａｓｔａｎファイバーＬＬＣ，ＩＮＶＥＳＴＡ，およびＲａｄｉｃｉＳｐａｎｄｅｘ  コーポレーションで作られる。
【０４１５】
ナノファイバーのシートまたはリボンに対して大きい範囲の弾性的変形を要求する用途のためには、ナノファイバー堆積の前の弾性シートの伸長は少なくとも４％が好ましく、更に好ましくは少なくとも１０％、そして最も好ましくは少なくとも１００％である。
【０４１６】
弾性的変形性ナノチューブシートに対する弾性的に変形可能な材料基板として適切な織布には、面内の一方向に高度に弾性的に変形が可能（Ｓｐａｎｄｕｒａ（登録商標）など）であるもの、および面内で２方向に高度に弾性的に変形が可能（Ｌｙｃｒａ（登録商標）およびＮｙｌｏｎ（登録商標）のブレンド、Ｔｒｕ−Ｓｔｒｅｔｃｈ（登録商標）の様な）であるものが挙げられる。これらの異なる弾性的に変形可能な織物の間の相違は、当技術分野では良く知られ、大部分はこれらの織物が製織される方法および／またはファイバーまたは糸構成要素の化学処方物に起因する。
【０４１７】
弾性的な変形可能性の乏しいシートおよびリボンを高度に弾性的に変形可能なシートおよびリボンに変換する方法は、多くの異なるタイプのナノファイバーおよびナノリボンを含む様々なシートおよびリボンに対して実施でき、その内の幾つかはセクション２で記載される。これらのナノファイバーおよびリボンは約１０ミクロン以上の長さを有することが選択的に好ましく、選択的に更に好ましくは１００ミクロン以上である。同様に、最も厚い側部の寸法でのナノファイバーまたはナノリボンの厚さに対するナノファイバーまたはナノリボンの長さの比が選択的に好ましくは１００以上、選択的により好ましくは１０００以上、および選択的に最も好ましくは１０，０００以上である。
【０４１８】
ナノファイバーを弾性的に伸長した基板に取り付けることによってナノファイバーシートまたはリボンを弾性的に変形可能にするこの記載された方法は、面内方向にナノチューブの整列が殆ど無いかまたは全く無いナノファイバーおよびナノリボンのシートに対しても使用できる。
【０４１９】
同様に、弾性的に変形可能な（または疑似−弾性的に変形可能な）基板の初期伸長は、２軸の伸長であり得る。
【０４２０】
多孔性の弾性織物に適用できることに加えて（実施例３２）、ナノファイバーのシートおよびリボンを弾性的に変形可能にするためのこれらの方法は、多孔性の弾性シート（多孔性シリコーンゴムシートなど）に対して実行できる。
【０４２１】
ナノファイバーは場合により、溶液中または超臨界流体の中に分散されたナノファイバーのろ過によって、直接的に予備的伸長された多孔性弾性シートの上のシートとして形成できる。このようなプロセスにおいては、予備的伸長された多孔性シートは場合によりナノファイバー堆積物のフィルターとして機能する。そのような場合、整列されたまたは未整列のナノファイバーをシートとして形成する公知の方法が場合により採用できる。
【０４２２】
これらの発明実施形態の実行のために適切なナノファイバーのシートまたはリボンには、シート形状のナノファイバー配列を製造するための先行技術（発明の背景の説明のセクションにおける参照文献を参照）の様々な方法が挙げられる。これらの方法には、例えば、溶液ろ過または磁気的に支援されるろ過の方法、揮発化可能な液体からの堆積（スピンコートによる様な）、溶液中に分散されたナノファイバーの凝集、液体−気体界面でのナノファイバーの堆積（ラングミュラー−ブロジェット堆積方法による様な）、液体中における液晶アセンブリからのナノファイバーの堆積、液体中に分散されたナノファイバーの遠心分離による堆積、液体中に分散されたナノファイバーのせん断堆積、ナノファイバーエアロゲルシートに堆積（ＣＶＤにより直接的にまたは間接的に形成されたその様なエアロゲルを含む）、および酸または超酸中のナノファイバー分散物からの堆積、の様な物理的方法が挙げられる。
【０４２３】
ナノファイバーまたはナノリボンは、ナノファイバーまたはナノリボンを生成するために知られている、例えばＣＶＤまたはプラズマ支援ＣＶＤを含めた、化学的方法のどれによっても予備的伸長された基板の上に形成できる。
【０４２４】
弾性基板の上に成長されるまたは弾性基板と積層されるナノチューブはナノファイバー・フォレストであり得る。そのような場合、ナノファイバー・フォレストは弾性基板が伸長されるかまたは未伸長であるかのどちらかにある間に弾性基板のうえで成長するかまたは弾性基板と積層される。弾性基板の上にナノチューブ・フォレストをその様に適用することにより、弾性基板の制御可能な変形が可能になり、その結果紡糸可能でないフォレストが紡糸可能になる。
【０４２５】
実施例９０により、弾性的に変形可能なナノチューブシートが実施例３２のプロセスで製造でき、次いで、ナノチューブシートがナノチューブシートの抵抗値がナノチューブシートの伸長に著しく依存することを生じさせないで弾性的に変形される能力を保持しながら、第二の弾性のシリコーンゴムでオーバコートできることが示される。この例証の重要性は、それにより１層以上のアクチェータ材料（シリコーンゴムの様な電歪材料など）および２個以上の電極を含む、高歪みのアクチュエータの堆積物の製作が可能になることである。
【０４２６】
このプロセスは、弾性のシートの間に積層された１個以上のナノチューブ電極を含む変形可能な堆積物を弾性的に製造するのに都合よく拡張でき、ここで交互積層のナノチューブシートの電極および弾性シートの電極の数は任意に大きい。
【０４２７】
この例および実施例９０の方法は導電性ナノチューブシートを１層以上含んでいる膨張可能なバルーンの製造に使用できる。導電性バルーン形成のプロセスを開始するために、最初の内側バルーン層は場合によりガスまたは液体を使用して膨張されるかまたは心棒の上に未膨張状態で形成される。そしてその後で第一のナノチューブシートの適用前に未膨張状にされる。
【０４２８】
（ｒ）人工筋肉用途の開発
発明の実施形態における電気伝導性ナノファイバーは、（ａ）その寸法変化により作動が提供される材料、（ｂ）別の材料の作動−産出の寸法変化を引き起こす電気的エネルギーおよびその他の電気的効果を放出する材料、（ｃ）（ａ）および（ｂ）のいずれかの組み合わせ、のいずれかとして使用できる。
【０４２９】
これらの作動発生源の異なる特質により、好ましくは作動に使用されるナノファイバー糸の特質は変化する。より詳細には、寸法変化を提供する材料がナノファイバー糸では無い用途に対しては、高度に撚りがかかったまたは高度にコイル状になったナノファイバー糸が好ましい。
【０４３０】
第一の例は撚り糸におけるナノチューブの機能は、別の材料に作動を引き起こさせる電気的加熱を提供することである。この場合、ナノファイバーの撚り糸は、糸の方向における糸の剛性に対する寄与が減少し、そして糸の方向における可逆的な長い寸法変化をもたらすように、高度に撚り入りされることが選択的に好ましい。この場合、撚りのねじれ角は（糸の方向に関して測定される）は好ましくは５０°以上、更に好ましくは７０°以上である。
【０４３１】
作動材料によって引き起こされる変位における糸の機械的剛性の影響を少なくするため、高度に撚り入りされた糸を使用することの代替策として、ナノファイバー糸は重ね合った糸におけるナノファイバーの配向が糸の方向に関して大きな角度になるようして適切に重ね合わせることができる。図３Ａはその様に大きな角度の配向を提供する重ね合わせ糸の達成された効果を示す。
【０４３２】
加熱された時に大きな寸法変化をすることに適する材料は、当技術分野でよく知られている。これらには例えば、Ｃｏｒｎｅｒｓｔｏｎｅ  Ｒｅｓｅａｒｃｈ  Ｇｒｏｕｐ  Ｉｎｃ．のＶｅｒｆｌｘ（登録商標）ポリマー（Ｅ．Ｈａｖｅｎｓ等、Ｐｌｏｙｍｅｒ  ｐｒｅｐｒｉｎｔｓ  ４６，５５６（２００５）参照）、Ｈｕｎｔｓｍａｎ  Ｐｏｌｙｕｒｅｔｈａｎｅｓから入手できるＭｏｒｔｈａｎｅと呼ばれる芳香族ポリエステルベースの熱可塑性ポリウレタンの様な熱可塑性ポリウレタン、（Ｈ．Ｋｏｅｍｅｒ等、Ｐｏｌｙｍｅｒ  ４６，４４０５，（２００５），Ｈ．Ｋｏｅｒｎｅｒ等、Ｎａｔｕｒｅ  Ｍａｔｅｒｉａｌｓ  ３，１１５，（２００４）、Ｈ．Ｍ．Ｊｅｏｎｇ等、３７，２２４５（２００１），およびＨ．Ｔｏｂｕｓｈｉ等、５、４８３（１９９６）参照）、液晶弾性−（Ｊ．Ｎａｃｉｒｉ等、Ｍａｃｒｏｍｏｌｅｃｕｌｅｓ３６、８４９９（２００３）、Ｄ．Ｋ．Ｓｈｅｎｏｙ等、Ｓｅｎｓｏｒｓ  ａｎｄ  Ａｃｔｕａｔｏｒｓ  Ａ９８，１８４（２００２），およびＤ．Ｌ．Ｔｈｏｍｓｅｎ等、Ｍａｃｒｏｍｏｌｅｃｕｌｅｓ  ３４，５８６８（２００１）参照）、生物分解性形状記憶ポリマー（Ａ．ＬｅｎｄｌｅｉｎおよびＲ．Ｌａｎｇｅｒ，Ｓｃｉｅｎｃｅ  ２９６，１６７３（２００２）参照）、オリゴ（ε−カプロラクトン）に基づく形状記憶ポリマーネットワーク（Ａ．Ｌｅｎｄｌｅｉｎ等、Ｐｒｏｃｅｅｄｉｎｇ  ｏｆ  Ｎａｔｉｏｎａｌ  Ａｃａｄｅｍｙ  ｏｆ  Ｓｃｉｅｎｃｅ，９８、８４２（２００１）参照）、架橋したポリシクロオクテンに基づく形状記憶ポリマー（Ｃ．Ｌｉ等、Ｍａｃｒｏｍｏｌｅｃｕｌｅｓ  ３５，９８６８（２００２）参照），および形状記憶の挙動を示すヒドロゲル（例えば、ポリ（ビニルメチルエーテル）ヒドロゲルであり、Ｒ．Ｋｉｓｈｉ等、Ｊｏｕｒｎａｌ  ｏｆ  Ｉｎｔｅｌｌｉｇｅｎｔ  Ｍａｔｅｒｉａｌ  Ｓｙｓｔｅｍｓ  ａｎｄ  Ｓｔｒｕｃｔｕｒｅｓ  ４，５３３（１９９３）参照）が挙げられる。
【０４３３】
発明の実施形態の高度に撚り入りされた電気導電性のナノファイバーにより、高度に撚り入りの糸の使用によってその糸による糸方向の作動に過度な妨げがないことを同時に確保しながら、形状記憶材料の作動を得るためにその様な形状記憶ポリマーを電気的に加熱するための手段が提供される。形状記憶ポリマーは、ナノファイバー糸に浸潤されるか、またはそれらの上にオーバコートされるか、または浸潤とオーバコートの両方で行われるのが好ましい。
【０４３４】
ナノファイバー糸と接触する形状記憶ポリマーは場合により、例えば、導電性ナノファイバーまたは粒子（カーボンブラックなど）、または導電性粒子とナノファイバーの組み合わせ、のようなその他の導電性助剤を包含することができる。これらの選択的に使用される導電性ナノファイバー、ナノ粒子、または導電性ナノファイバーとナノ粒子の組み合わせは、好ましくは電気的に浸出し、そしてナノファイバーの撚り糸に電気的に接触する。
【０４３５】
セクション１０（ｑ）の弾性的に変形可能なナノチューブシートは、同様に形状記憶ポリマーの作動を引き起こす電気的加熱を与えるためにも使用できる。弾性的に変形可能なナノチューブシートは、選択的に好ましくは形状記憶ポリマーシートの両側に取り付けられる。両方のシートに少なくともほぼ同じレベルの電力損（単位面積当たり）を与えるようにこれらの２個のナノファイバーシートを電気的加熱することが、形状記憶シートの長さ（または長さと幅）における均一な変化を得るために、有効に採用される。一方、形状記憶ポリマーシートの両側の上にある２個のナノファイバーシートを異なる程度に電気的に加熱すること（またはこれらのシートの１個だけを電気的に加熱すること）が形状記憶シートのカンチレバータイプの屈曲を与えるために使用できる。
【０４３６】
高度に撚り入りされたナノファイバー糸を、作動の方向として糸の方向であるその様なアクチュエータの電極として使用する代替策として、本発明の実施形態のナノファイバー糸は作動材料の周りに螺旋状に巻き付けられる。場合によっては、作動材料が螺旋状に巻き付けられたナノファイバー糸の中に浸潤される。螺旋状巻き付けの、特に高度に撚糸された螺旋状巻き付けの利点は、作動材料の作動方向のストロークに及ぼすナノファイバー糸の機械的影響を制限することである。
【０４３７】
発明の実施形態の電気伝導性の高度に撚り入りされたナノファイバー糸およびセクション１０（ｑ）の弾性的に変形可能なナノチューブシートは、主としてゲルアクチュエータまたは導電性有機ポリマーによって作動が供給される人工筋肉のための電極材料として機能することができる。このゲルアクチェータの応答性は、例えば、ゲルの水和の度合い変化のために部分的にゲルの膨張または収縮を誘発する電気化学的に起こった液体電解質のｐＨ変化によって引き起こされる。ポリアクリロニトリルがゲルアクチェータのために選択的に好ましい材料である。このポリマーを使用する方法は、Ｈ．Ｂ．Ｓｃｈｒｅｙｅｒによって  Ｂｉｏｍａｃｒｏｍｏｌｅｃｕｌｅｓ  １，６４２（２０００）に記載される。優勢に作動する材料として適切な導電性ポリマーがＲ．Ｈ．ＢａｕｇｈｍａｎによりＳｙｎｔｈｅｔｉｃ  Ｍｅｔａｌｓ  ７８，３３０（１９９６）およびその他多くの文献報告に記載される。
【０４３８】
（ｓ）ヒートパイプとしての用途
ナノファイバー糸は、高度に有効な熱伝導性を備えた高強度および高靭性な高性能ヒートパイプとして組み編み構成、またはより単純な構成にできる。
【０４３９】
これらのヒートパイプは通常のヒートパイプと同様に機能し、その中の大部分の熱輸送は熱エネルギーを吸収するためのヒートパイプの高温末端での作動流体の蒸発、そして熱エネルギーを放出するためのヒートパイプの低温末端での作動流体の凝縮、の結果である。ナノファイバー糸はヒートパイプの高温および低温の末端の間で作動流体を逃がす機能を果たす。
【０４４０】
図１０５により、中空の組み編みされたカーボンナノチューブ糸のウイック（１０５０１）を使用したヒートパイプが概略的に図示され、それは外側の拡散バリア（１０５０２）として働くオーバコート（ポリマーまたはセラミック）を使用して、または糸ヒートパイプをマトリクス中に組み入れることによって、作動流体の損失対策により密封される。
【０４４１】
ナノファイバーウイック材料は場合により、ヒートパイプの作動流体に対する湿潤が生じるように、またはナノファイバーウイックの外側領域だけの湿潤が可能になるようにし、それにより内側がガスの輸送領域として機能することが可能になるように、化学的または物理的に処理できる。この方法を使って、重ね合わせたナノファイバー糸をウイックとしてうまく使うことができる。この結果は、ナノファイバーウイックの１つの構成要素によりウイッキングが提供され、そしてウイックの第二の構成要素（および未湿潤の糸構成要素に対して外側の空間）により蒸気通路が提供される、ということである。ナノファイバーヒートパイプにおける流体および蒸気の輸送の糸構成要素は、場合によりＭＷＮＴ，糸、およびケブラー（登録商標）またはスペクトラ（登録商標）ファイバーの様な基本的に異なる糸であり得る。
【０４４２】
水およびメタノールのような様々な周知の作動流体が使用でき、それぞれ−５から２３０℃までおよび−４５から１２０℃までの有効な作動範囲を有する。非常に高温な用途に関しては作動流体としてカリウムまたはナトリウムのような材料があり、それぞれ、４００から８００℃までおよび５００から９００℃までの作動範囲を有する。
【０４４３】
これらのアプローチを使用して２０μｍより少ない直径のヒートパイプが製造できる、しかし大抵の用途にはより大きな直径のヒートパイプがより好適に使用される。より小さい直径の糸ヒートパイプは構造的な織物の中に織り込まれ、そして構造的織物の中に組み込まれまたは個別の糸ファイバーとして樹脂の中に組み込まれ、糸ヒートパイプ／ポリマー・マトリクス複合材を製造できる。
【０４４４】
（ｔ）異方性の高い熱伝導体および電気伝導体およびセンサー配列体としてのナノファイバーのシートおよび糸
発明の実施形態のナノファイバーの糸、シート、およびリボンにより、高い電気伝導性、高い熱伝導性、および高い熱拡散性、並びにこれらの輸送に対する高い異方性が提供される。これらの特性により、重要な応用実施形態が与えられる。
【０４４５】
例えば、発明の実施形態のカーボンナノチューブシートにより、熱、温度、および電流の導体として有用な以下の独特な特性および独特な特性の組み合わせが提供される：（１）高強度および高靭性；（２）高レベルの電気および熱伝導性；（３）可逆的に生じる電磁エネルギーの高い吸収；（４）抵抗値の低い温度係数；（５）非常に低い１／ｆ  ノイズ、ここでｆはＡＣ電流の周波数であり、そのことはその様な導電体を非常に良好な伝送回路にする。；（６）クリープに対する高い耐性；（７）４５０℃の空気中で１時間加熱された時でさえ保持する強度；および（８）空気中で照射された時でさえ耐久する非常に高い放射線耐性。
【０４４６】
実施例１１には、カーボンナノファイバー糸の高い電気伝導性を示す測定結果が与えられる。発明の実施形態のカーボンナノファイバーシートの高い電気伝導性および高い異方性は、実施例２３の結果によって示され、ここでは同様に、高密度化からもたらされる断面積の減少の結果として３００を越えるおよそのこの係数によって電気伝導性が変化するが、シートの抵抗値は３００を越える係数でナノファイバーシートの液体ベースの高密度化の結果として殆ど変化しない。
【０４４７】
本発明の実施形態の（実施例２１参照）極めて高い熱拡散率（０．１ｍ２／ｓ以上のＤ）および固体状態で引き出されたＭＷＮＴのナノファイバーシートの高い熱伝導率（Ｋ＝５０Ｗ／ｍＫ）により、最低のエネルギー損失を伴って迅速で高度に異方性の温度変動の移動がマトリクスのアドレス付け可能なセンサーの行および／または列の電極に対して可能になる（実施例５４参照）。
【０４４８】
発明の実施形態の厚さおよび密度が低い自立型カーボンＭＷＮＴシートは実施例５４および図５４に示される様に、ボロメータ材料により非常に興味深いものを製造する。ボロメータ材料としてのＭＷＮＴシートの主たる利点は：（１）極めて低い熱容量（低い慣性）；（２）広い波長範囲、即ち０．２−２０μｍ、に渡って高い吸収係数；（３）１に近い熱放射係数（グラファイトに関しての様に）；（４）高い可撓性；（５）放射線損傷に対する耐性；および（６）高磁場における使用に対する適合性である。同時に抵抗率の温度係数（ＴＣＲ）が低いこと、α＝−７．５×１０−４  Ｋ−１は、その様な材料における温度感度に対する制限因子である。しかしそれは低い温度依存性を備えるその他のセンサー用途および抵抗器に対して利点となる。
【０４４９】
位置検出型のボロメータのために、高度に整列したナノファイバーシートの配列は様々な方法で製造できる（詳細は実施例５４参照）。例えば、これは（ａ）カーボンナノチューブ・フォレストの側面から高度に整列したナノチューブシートの引き出し、および（ｂ）基板の２個の側面に対してナノチューブシートを取り付けることによって実行でき、ここでそのような基板は、直交して配列されて吊るされたシートを対向側に形成するように中央部に長方形の開口を有する金属性電極の配列を含む固体または柔軟な基板である。これらの側面の電極は、温度感応性の薄膜で被覆される。１つの実施例において、抵抗率の高い温度係数を有する半導体フィルム、例えば、ＶＯ２またはその他の材料は、カーボンナノチューブの相互接続ネットワークを備える直列抵抗を形成するように金属電極パッドの上に堆積される。行および列の電極の間のカーボンナノチューブネットワークおよび半導体フィルムの直列抵抗は、放射する対象物の熱的画像を作り出すために測定される。その他の実施形態において、金属製パッドは熱電材料、即ち、片側に鉄そしてその他にコンスタンタン合金の相補の対でカバーされる。
【０４５０】
電子的局部の冷却のためにナノファイバーシートの高い熱伝導性および拡散性の利用は実施例５９に記載される。
【０４５１】
セクション１０（ｋ）により、発明の実施形態のナノファイバーシートの高い電気的異方性がどのようにしてピクセルに画像分割化されたセンサーを含めた様々な用途に使用できるかが示される。
【０４５２】
（ｕ）電子の電界放出用の冷電子陰極としての用途のためのナノファイバーの糸および織物
ナノファイバー、特にカーボンナノファイバーはフラットパネルディスプレイ、ランプ、サージ対策用のガス放電管、およびＸ線およびマイクロ波発振器、のための電界電子放出源として有用であることが良く知られている。（Ｗ．Ａ．ｄｅ  Ｈｅｅｒ，Ａ．Ｃｈａｔｅｌａｉｎ，Ｄ．Ｕｇａｒｔｅ，Ｓｃｉｅｎｃｅ  ２７０，１１７９（１９９５）；Ａ．Ｇ．Ｒｉｎｚｌｅｒ等、Ｓｃｉｅｎｃｅ  ２６９，１５５０（１９９５）；Ｎ．Ｓ．Ｌｅｅ等、Ｄｉａｍｏｎｄ  ａｎｄ  Ｒｅｌａｔｅｄ  Ｍａｔｅｒｉａｌｓ１０，２６５（２００１）；Ｙ．Ｓａｉｔｏ，Ｓ．Ｕｅｍｕｒａ，Ｃａｒｂｏｎ  ３８，１６９（２０００）；Ｒ．Ｒｏｓｅｎ等、Ａｐｐｌ．Ｐｈｙｓ．Ｌｅｔｔ．，７６，１６６８（２０００）；およびＨ．Ｓｕｇｉｅ等、Ａｐｐｌ．Ｐｈｙｓ．Ｌｅｔｔ．，７８，２５７８（２００１）参照）。カーボンナノチューブを含む電極および陽極の間に印加された電位により、ナノファイバー先端の小さい半径およびナノファイバー長さの結果として高度に局所的な電界が生成される。これらの局所的電界により電子のナノチューブ先端から真空中へのトンネル通過が引き起こされる。電界は電界放出電子を陽極に向かわせ、そこで選択されたリン光によりフラットパネルディスプレイ用途の光が発生し、そして（より高い印加電圧に対して）金属ターゲットとの衝突によりＸ線管用途のＸ線が発生する。
【０４５３】
ＳＷＮＴまたはＭＷＮＴのどちらかのカーボンナノファイバーからの電子的電界放出に依存する冷電子陰極は良く知られ、すでに商業的利用が見出されている（Ｃａｒｂｏｎ  Ｎａｎｏｔｕｂｅｓ：Ｓｙｎｔｈｅｓｉｓ，Ｓｔｒｕｃｔｕｒｅ，Ｐｒｏｐｅｒｔｉｅｓ，ａｎｄ  Ａｐｐｌｉｃａｔｉｏｎｓ．Ｔｏｐｉｃｓ  ｉｎ  Ａｐｐｌｉｅｄ  Ｐｈｙｓｉｃｓ，８０，Ｓｐｒｉｎｇ−Ｖｅｒｌａｇ，Ｈｅｉｄｅｌｂｅｒｇ，２０００，ｐｐ．３９１−４２５）。ＣＮＴ冷陰極に対する放出電圧閾値は非常に低い：１−３Ｖ／μｍ（Ｊ．−Ｍ．Ｂｏｎａｒｄ等、Ａｐｐｌ．Ｐｈｙｓ．Ａ６９，２４５（１９９９））、特にＳｉ−またはＭｏ−マイクロチップ陰極（５０−１００Ｖ／μｍ）と比較するとそうである（Ｃ．Ａ．Ｓｐｉｎｄｔ  Ｊ．Ａｐｐｌ．Ｐｈｙｓ．３９，３５０４（１９６８））。加えて、その様なＣＮＴ冷陰極の電流密度は非常に高く、ＳＷＮＴ冷陰極に対して１０８Ａ／ｃｍ２であり，そしてＭＷＮＴ冷陰極に対して比較的高い（Ｙ．Ｃｈｅｎｇ，Ｏ．Ｚｈｏｕ，Ｃ．Ｒ．Ｐｈｙｓｉｑｕｅ  ４，（２００３））。ディスプレイにおけるＣＮＴ電界エミッタの応用の将来性は非常に明るい（Ｒ．Ｈ．Ｂａｕｇｈｍａｎ，Ａ．Ａ．Ｚａｋｈｉｄｏｖ，およびＷ．Ａ．ｄｅ  Ｈｅｅｒ，Ｓｃｉｅｎｃｅ  ２９７，７８７−７９２（２００２））、そしてすでにこの独特な材料を含む幾つかの試作品デバイスが製作された。即ち、ＣＮＴベースの電子源は蛍光灯に、（Ａ．Ｋ．Ｓｉｌｚａｒｓ，Ｒ．Ｗ．Ｓｐｒｉｎｇｅｒ，ＰＣＴ特許出願第ＵＳ９６／１３０９１号，Ｊ．−Ｍ．Ｂｏｎａｒｄ等、Ａｐｐｌ．Ｐｈｙｓ．Ｌｅｔｔ．７８，２７７５（２００１），Ｎ．Ｏｂｒａｚｔｓｏｖ等、Ａｐｐｌ．Ｓｕｒｆ．Ｓｃｉ．２１５，２１４（２００３））、ＣＮＴ陰極に基づくＸ線管に（Ｇ．Ｚ．Ｙｕｅ等、Ａｐｐｌ．Ｐｈｙｓ．Ｌｅｔｔ．８１（２），３５５（２００２））、そしてフラットパネルディスプレイに（Ｎ．Ｓ．Ｌｅｅ，等、Ｄｉａｍｏｎｄ  ａｎｄ  Ｒｅｌａｔｅｄ  Ｍａｔｅｒ．１０，２６５（２００１），Ｗ．Ｂ．Ｃｈｏｉ等、Ｔｅｃｈｎｏｌ．Ｄｉｇ．ＳＩＤ．（２０００））、使用されている。モトローラは最近ＣＮＴ−ＴＶを開発し、Ｎａｎｏ  Ｐｒｏｐｒｉｅｔａｒｙ  Ｉｎｃ．は２５インチのＣＮＴ陰極ベースのＴＶを発表した。同様に、ＣＮＴは低いエネルギー拡散で、非常に明るい点電子源として高分解能電子顕微鏡に用途が見出される（ｄｅ  Ｊｏｎｇｅ等、Ｎａｔｕｒｅ、４２０，３９３（２００２））。
【０４５４】
大面積の陰極材料からの低閾値電圧および高電流密度を要求する用途に対して、現存の冷陰極の寿命は比較的短く、均一性が高解像度ディスプレイ用途には不十分である。
【０４５５】
これらのカーボンナノチューブ（ＣＮＴ）の冷陰極への応用を妨げる重大な問題は、これらのナノチューブを十分な強度があって電界放出用にＣＮＴの特性が有効に利用できる適切な形状にできるように巨視的な搭載システムの骨組みの中に集成する方法が必要であることである。
【０４５６】
先行技術の多くの前記制約に目を向けて、本発明は幾つかの実施形態において、ナノファイバー糸の冷陰極、前記糸陰極の製造方法、および前記糸陰極の応用、に関する。追加的な実施形態によりαの数字コードおよび（図７１に示した）特別なシンボル、のような糸のパターン化された構造の作製、および「陰極織物」（図７７に示した）に糸を織り込むことが提供される。冷陰極としての用途の糸は多層カーボンナノチューブのみでなく、単層カーボンナノチューブおよびその他の広範囲なナノファイバー材料（セクション２の導電性ナノファイバーおよびナノチューブなど）で製造できる。
【０４５７】
最も重要なこととして、糸陰極は例えば、末端から放出する（図６６Ｂおよび７３）１個の略垂直な糸先端（または糸先端の配列）のような様々な構成様式に容易に集成できることである。その様な幾何形状において、糸（７３０１）は糸の断面部でナノファイバーの自由端の先端（７３０２）の上に結集される強力な電界線（７３０２）によって略垂直に立ち上がる。非常に高い電圧が印加される場合、その様な多数の先端で放出される電流は非常に大きく、その結果図６８に示される様に加熱された糸末端によって光が放出される。
【０４５８】
糸からの冷電界放出に対する別の幾何形状は糸を平坦な表面に水平に置くことであり、その結果放出は糸の側面から生じる（図６６Ａ，７０、および７２）。図７２において、糸の側面にあり陽極（７２０４）に最も近いナノファイバー（７２０１）は、陽極から発して末端における先端（７２０２）に結集された電界線（７２０３）の力によってそれらの自由端（７２０３）を立ち上がらせる。
【０４５９】
その上、糸の側面は伸長した「毛羽立ち」、その中では個々のナノファイバーおよびナノファイバーのより大きなアセンブリ（ナノファイバーの束および束のアセンブリ）が糸の側面（撚り糸の側面など）から伸長する構造を有するように設計できる。
【０４６０】
本発明者らはその様な毛羽立ち構造は機械的処理、化学的または物理的ベースの処理、プラズマ処理、熱処理、および電界処理によって生成できることを見出した。
【０４６１】
電界処理は毛羽立ち構造の糸を提供するのに特に有用であり、それはその自由端が糸から延びている多数のナノファイバーおよびナノファイバーの小さい直径のアセンブリを備えるように特別に設計できる。データにより電子放出特性（図６９および７６における電流曲線および図７４におけるＳＥＭ顕微鏡写真および概略図参照）の改善に関するそのような電界処理の効果が示される。
【０４６２】
所望の毛羽立ち糸構造が、強力な電界によって生み出された力により高電界における陰極の操作の間に発生する。その電界は最終的に糸のボディから端部を引き出し、結局部分的に糸を剥がす（図７４Ｃおよび７４Ａおよび７４Ｂに概略的に示される）。
【０４６３】
多数の糸の重ね合わせ、およびノット領域における電子放出特性を調節する性能を有する糸に沿って様々なノットを備えた、単糸や合撚糸を製造する様なその他の副次的な構成様式が考えられる（図６４および７５）。少なくとも幾つかの場合において、ノット領域の糸冷陰極はより少ない電子放出であることが例証された（図７５およびその実施例参照）。
【０４６４】
ここに記載された幾つかの発明実施形態により、新規な作製方法、物体の構成、および非常に有用な特性を有する冷陰極としてのナノファイバー糸の利用が提供される。例えば、本発明のカーボンナノチューブ糸により、冷電界放出用冷陰極のために以下のような独特な特性および独特な特性の組み合わせが提供される：（１）糸における撚りの数および重ね合わせ糸陰極における単糸の数で制御できる高い電流密度；（２）０．５Ｖ／ミクロン以下の範囲の非常に低い電界閾値であり、それは運転時間と共に自己改善できる（図６９および７６）；（３）低い運転電圧であり、４００ミクロンの陰極と陽極間の距離において３００Ｖ以下である；（４）サイクルと共に電流および電圧の性能増加の点で自己改善性の陰極（図６９および７５）である；（５）高い熱安定性である；（６）高い機械的強度および振動安定性である；（７）糸のノッティング（図７５）およびその他の方法による陰極のパターン化が可能であり、それにはそこから糸が撚糸紡糸される元のナノファイバー・フォレストのパターン化を含む；および（８）電子ビームおよびＵＶの耐放射線安定性を含む、非常に高い放射線耐性がある。
【０４６５】
電界増加型電子放出に利用できる糸表面のナノチューブファイバーの数を増やすために、紡糸のための集束ゾーンにおいてナノファイバーは場合により電界、または磁界、空気流、音波または超音波、およびそれらの組み合わせによって擾乱される。この擾乱の結果、ナノファイバーの幾つかは撚り入りの間に不完全に糸に組み込まれ、その結果それらは糸表面の側面から延びる（図６５および７４）。図７４における毛羽立ち部分７４０３は、追加的なナノチューブの自由端を有し、ワイヤ７４０１を包み込む撚り糸（７４０２）のボディから突き出される。その結果は、糸から延びたナノチューブの毛羽が電界放出形態の末端による増加した電子の電界放出（７４０４）を与える「毛羽立ち糸」である（図６９および７６に示した様に）。
【０４６６】
電子の電界放出のための毛羽立ち糸は、同様に紡糸された糸においてナノファイバーを擾乱する仮撚り（即ち、反対方向に等しく撚糸することで相殺される撚り）の適用によっても製造できる。加えてナノチューブ糸の表面は、紡糸が完成した後で機械的または化学的なプロセス、またはそれらの組み合わせによって意図的に擦り剥ぐことができる。発明の実施形態のナノファイバー糸は、電子の熱的放出源（熱陰極として知られる）としても有益に採用でき、それは抵抗的加熱が電子放出を増加するために使用される点で冷陰極放出源と異なる。
【０４６７】
増加型電界放出のための「毛羽立ち糸」の冷陰極を製造するための更なる一方式は、ナノファイバーを副次的フォレストから集束ポイント（糸紡糸の間に撚りが形成される所）に供給し、その結果副次的フォレストからのナノファイバーが糸表面に対して垂直線で組み込まれる傾向にすることである。電界放出に利用できる端部がより多くなるので、その様な処理は電子放出の強度を増加させる。
【０４６８】
本明細書により、カーボンナノチューブ糸の機械的頑丈さ、糸の小さい直径、および電界増加効果を与えるファイバー表面から延びたナノチューブファイバーの利用に役立つ部分を可能にする糸の幾何形状がこの用途におけるナノチューブの撚り糸の利点を提供することが例証された。例えば、その糸の幾何形状は、医療診断検査用のＸ線内視鏡のための電子放出要素として、放出蛍光体は外側にある円柱の上にありそして場合により中央のナノファイバーの単糸または合撚糸と略共軸である円柱状形状の高強度光源のための中央の電子放出要素として、有益に採用できる（糸陰極を備えるリン光ランプ試作品の図７８で示される様に）。カーボンナノチューブはこの電界放出の用途に適用されるナノファイバー糸のために選択的に特に好ましい。
【０４６９】
（ｖ）ディスプレイおよびランプにおける用途のためのナノファイバーシートを含む光学的に透明な冷電子陰極
カーボンナノチューブ陰極は実質的に冷陰極であり、そしてそれは低電力消費および狭い放出電子のエネルギー散逸が要求される用途に広く使用できる。カーボンナノチューブエミッターは現在入手できる最高の電子電界エミッタに格付けされる。加えて、カーボンナノチューブは非常にロバストで化学的に不活性であり、そして真空または不活性ガス条件を必要不可欠とするその様なデバイスに首尾よく使用できる。低い閾値電圧および大面積の陰極からの高い電流密度を必要とする用途に関連して、目ざましい電流密度が得られた。  
【０４７０】
その様な先行技術の冷陰極の全ては、光学的に透明ではない。それらはＭｏの様な金属のマイクロチップ（Ｃ．Ａ．Ｓｐｉｎｄｔ  Ｊ．Ａｐｐｌ．Ｐｈｙｓ．３９，３５０４（１９６８）参照）、半導体または通常のカーボンファイバー／ナノ構造体、のいずれかで製造され、それらの全ては光学的に不透明な厚い材料として使用される。
【０４７１】
しかし、冷陰極の大抵の用途にはデバイスから脱出できることが必要とされる光の産出が関与し、ディスプレイまたは陰極発光光源がある。例えば、通常の電界放出フラットパネルディスプレイにおいて、（Ｎ．Ｓ．Ｌｅｅ，等、Ｄｉａｍｏｎｄ  ａｎｄ  Ｒｅｌａｔｅｄ  Ｍａｔｅｒ．１０，２６５（２００１）、Ｗ．Ｂ．Ｃｈｏｉ等、Ｔｅｃｈｎｏｌ．Ｄｉｇ．ＳＩＤ（２０００））、光は電荷を集めるためにＡｌでコートされたリン光スクリーンから発散する。従って、電子のある物はＡｌ層で吸収され、それはディスプレイの効率を侵食する（それは図８１に示される）。同様に、電子がＡｌ層に侵入可能になるために一般的に、高電圧が印加されなければならないし、それもまた問題である。可能な解決策はＩＴＯを備えたスクリーンガラスと低電圧の蛍光体コーティングを使用することである。この方式で低いバイアス電圧が適用できる。しかしこの場合、光の殆ど半分は陰極に逆戻り放出され損失される（図８２に示される様に）。従って、このタイプのディスプレイの効率は同様に高くない。
【０４７２】
本発明の透明なカーボンナノチューブ（ＣＮＴ）シートで、別のディスプレイ構成が可能になる。それは図８３に示したように、陰極としてのカーボンナノチューブの透明シート、高い光学的反射率を有する金属（例えばＡｌ）でコートされたガラス、および蛍光体材料を利用する。従って、ナノチューブの冷陰極からの電子衝撃によって蛍光体層から放出された殆ど全ての光は透明な陰極に向かって逆に誘導され（例えばＡｌミラーによって）、そして効率はかなり改善される。その間、ナノスケール電界放出のため低電圧領域が利用される。
【０４７３】
上記透明なカーボンナノチューブシートは、モトローラおよびサムスンによって広範囲に開発されたものの様なフラットパネル電界放出ディスプレイ（ＦＥＤ）、または高効率、低電力消費の新タイプの液晶ディスプレイ（ＬＣＤ）のためのバックライト光源のいずれかに使用できる。後者の場合、図８４に概略的に示された様に、透明なカーボンナノチューブシートを通過する光がカーボンナノチューブの配向に対して垂直な方向に部分的に偏光されることが特に重要である。（Ｍ．Ｚｈａｎｇ，Ｓ．Ｆａｎｇ，Ａ．Ｚａｋｈｉｄｏｖ，Ｓ．Ｂ．Ｌｅｅ，Ａ．Ａｌｉｅｖ，Ｋ．Ａｔｋｉｎｓｏｎ，Ｒ．Ｈ．Ｂａｕｇｈｍａｍ，Ｓｃｉｅｎｃｅ，３０９，１２１５（２００５）に記載される）。これには、付加的な技術的利点があり得る。なぜなら、以前に開発された追加的偏光体が薄膜トランジスタ（ＴＦＴ）マトリクスの前で不要になるからである。
【０４７４】
最近、当技術分野において、透明な冷陰極を備えた電界放出ディスプレイ（もしその様なデバイスが創出されれば）の輝度の増加、効率の増加および電界電圧の低下のような追加的利点が与えられることも提案された（米国特許第５，６４６，４７９号；同６，６１１，０９３号；同６，７７７，８６９号；同６，９３３，６７４号；同６，９４３，４９３号；同６，９１４，３８１号；および同６，８０３，７０８号）。その様なディスプレイで形成された画像は電界放出ディスプレイパネルの両側から見ることができ、多重ディスプレイが一緒に重ね合わせできる。しかし、上記の参考特許において、仮想的な放出材料は不透明であり、光は特別に設計された光学システムおよび複数の孔を備えた特別な電極によってのみ陰極を通過することができる。対照的に、本発明の実施形態により、前記の欠点を有さないナノファイバーベースの高度に光学的に透明な冷陰極の創出が可能である。  
【０４７５】
先に記載したように、固体の基板上に単層および多層の両方のナノチューブを平行に配列したファイバーのフォレストとして成長させる方法、およびＭＷＮＴフォレストを電子冷陰極として利用する方法は知られている。しかし結果として生じたフォレストアセンブリは大きな電流負荷時に様々な不安定性を有し、１つのその様な不安定性は触媒およびカーボンのフラッシュ蒸発であり（最近本発明者により発見された：Ａ．Ａ．Ｚａｋｈｉｄｏｖ等、Ｊ．Ａｐｐｌ．Ｐｈｙｓ．（提出済み））、続いて光のスパーク発光およびＣＮＴの陰極から陽極への移動があり、それにより陰極が破損される。
【０４７６】
ガラス基板上に配向ＣＮＴのロバストなフォレストを作り出すことに前進があった（モトローラ、サムスン）。ＣＮＴから冷陰極を製造するその他の方法にはＣＮＴが配向されないでランダムになったポリマーバインダーとの複合材形成が挙げられる。しかしながら、ポリマーバインダーＳＷＮＴに対して目ざましい放出特性が得られた。しかしながら、ポリマーバインダーに関わる問題は、ナノチューブがポリマー中に電界放出し、熱伝導性および電気伝導性のような特性に有効に寄与できる十分な量で存在しないということである。加えて、陰極の主成分はポリマーバインダーであるので、個々のナノチューブの独特な電気的特性が弱められてしまう。
【０４７７】
幾つかの実施形態において、本発明は光学的に透明なナノファイバーシートの冷陰極、前記ナノチューブシート陰極の製造方法、および前記ナノチューブシート陰極の応用に関する。重要なことは、本明細書に記載された糸紡糸およびシートおよびリボンの製作技術は、様々な電子電界放出用途に用いるための様々なナノファイバーの糸、リボン、およびシートそして広範囲の材料のナノリボン（例えば、ＷＳ２，ＷＯ２  など）の製造に適用できることである。
【０４７８】
前述のように、ナノファイバーを含む冷陰極のためのカーボンナノチューブを製造するプロセスは一般的に次のステップを含む：（ａ）以下からなるグループより選択された配列にナノファイバーを配置すること（ｉ）整列した配列；および（ｉｉ）主要アセンブリ（フォレストとして知られる）をもたらす整列の方に集束する配列；（ｂ）フォレストまたはその他のマニホールド（非フォレスト紡糸の上記記載参照）からの自立型で自己支持型のナノファイバーシートを引き出すこと；および（ｃ）透明な基板の上に前記ナノファイバーシートを堆積させること。幾つかの実施形態においてナノチューブシートはカーボンナノチューブを含む。
【０４７９】
本発明のその様なカーボンナノチューブのシートおよびリボンにより、大きな面積の透明な陰極による電界放出に好適な独特の特性および特性の組み合わせが提供される。例えば、調節可能な仕事関数を与えるためのドーピングまたは化学的修飾による調節性；可撓性、強度、および靭性；破損に対する耐性；高レベルの電気および熱伝導性；可逆的に発生可能な高いエネルギー吸収；クリープに対する高い耐性、真空中１０００℃以上で長時間加熱された場合での強度保持、および非常に高い放射線およびＵＶに対する耐性（特に冷陰極が主として運転される真空中での）。幾つかの実施形態においてナノファイバーはナノスクロールである。幾つかの実施形態において、ナノファイバーのリボンまたはシートの製作の前または後にナノファイバーは化学的および／または物理的に修飾される。
【０４８０】
冷ナノファイバーシート陰極の基板との接着を高めることができる、本発明のＣＮＴシートの高密度化は、ＣＮＴシート（またはその他のナノファイバーシート）を含む基板を無機系のまたはエタノール、メタノール、またはアセトンのような有機系の液体に浸漬し、次いで乾燥させることによって行うことができる。その様な高密度化は強力な電界中でＣＮＴが基板から逸散することを防止するために有効である。幾つかの実施形態において、高密度化の後に図７９に示される様にＣＮＴシートの全ての縁がナノファイバーシートに電気的接触を与え、側面効果を回避し、機械的接続を与え、およびその他の目的のためにカーボン製導電性テープ（例えば、ＳＥＭ試料に使用されるような）でカバーされた。カーボンナノチューブの透明なシート（７９０１）は、未コートまたはＩＴＯコートされたガラス基板（７９０２）の上に配置される。シートの端部は副作用を回避するためにＳＥＭテープ（７９０３）でカバーされる。典型的な放出面積は５０ｍｍ２である。
【０４８１】
これらの好ましくない副作用には側面で機械的に立ち上がったナノファイバーからの強い電子放出、端部における突き出し、高電界による持ち上がりが挙げられ、そして突き出た端部の大きな電界増大因子のためにそのような副作用により放出の均一性が影響される。
【０４８２】
幾つかの実施形態において、電界促進電子放出に利用できる透明な陰極シート表面上のナノチューブファイバーの数を増やすため、集束ゾーン（引き出しプロセスにおける）におけるナノファイバーは場合により、電場または磁場、空気流、または音波または超音波によって擾乱されることができる。この擾乱の結果として、幾つかのナノファイバーが引き出しプロセスの間にシート中に不完全に組み込まれ、その結果それらはシート表面から横方向に延びる。その結果は図８０に（上部および底部の部分）に概略的に示したようなシートの「毛羽立ち表面」である。その中でシートから延びているナノチューブの毛羽立ちにより図８０の説明挿入図に記載されたように電界の増加そしてそれゆえの電界放出の増加が与えられる。図８０（上部部分）において、電界線（８００１）は陽極（８００２）からシート内部にある１本のナノファイバーの先端の末端部（８００３）または側部（８００４）に向かう。図８０（底部部分）により先端（シートからのびた自由端）からのおよびナノファイバーの側部（シート内部）からの電界電子の放出の概略図が示される。点（８００５）で示される電子はカーボンナノチューブシートの内部の１本のナノファイバーの先端（８００６）および側部（８００７）から放出される。
【０４８３】
電子の電界放出のための毛羽立ちシートは元の引き出されたナノファイバーシート中にある程度存在する一方、毛羽立ち表面を作り上げるナノファイバーまたはナノファイバー束の数多くの自由端は、シート引き出しにおいてナノファイバーを擾乱するプラズマの適用によって更に増加できる。加えて、ナノチューブシートの表面は引き出しが完了した後で意図的に表面を擦り剥ぐことができ、その様な擦り剥ぎは機械的および／または化学的プロセスによって実行される。同様に、ナノファイバーの側部からの電界放出により、シート状冷陰極の全電流がかなり寄与される（図８０に描かれたように）。閾値電界は側部放出に対してより大であるが、側部からの全電流密度は毛羽立ちシートの端部からよりも著しく大きい。本発明の実施形態は熱陰極、即ちたとえ小さい電界においても抵抗加熱が電子放出を増加させるために使用されることにおいて冷陰極と異なる、熱電子放射源としても有益に採用できる。
【０４８４】
透明ナノファイバーシート陰極は、図８１−８４に示される様な様々なタイプのディスプレイの構成が可能になるので、様々なリン光発光ディスプレイの用途に特に適切である。図８１により、ディスプレイの裏側、即ち、リン光発光スクリーン（８１０５）の後ろ、に配置されたガラスまたはその他の基板（８１０１）の上に陰極（８１０２）を有する通常的幾何形状の不透明な冷陰極が概略的に示される。チャージコレクタはリン光発光スクリーンの裏側と接するＡｌミラーフィルム（８０１２）であるので、ここでは幾らかの放射電子はスクリーン（８１０５）で光を創出する前にＡｌの薄いコーティングを通過して侵入する間に失われるが、この構成においては全ての光は前方に（８１０６）に放射される（Ａｌから反射されるので）。
【０４８５】
一方、図８２により、ディスプレイの裏側、即ち、リン光発光スクリーン（８２０５）の後ろに冷陰極（８２０２）を有する別の通常的幾何形状のナノファイバー冷陰極が概略的に示される。チャージコレクタは透明なＩＴＯフィルム（８２０４）であり、この幾何形状においては幾らかの光はリン光発光スクリーンから後ろ側に（８２０７）放射され、そしてデバイスの内側に捕捉されディスプレイから漏れ出すことができない。従って、コントラストおよび解像度の減少、光電子の誘発および同様な問題など様々な問題を生み出す。
【０４８６】
別の好ましく有望な構成が図８３に示され、それには本発明の新しい透明なナノファイバー冷陰極デバイスの設計が概略的に図示される。この新規な構成において、透明陰極（８３０３）は、ディスプレイの前側にあり、電子は観察者から見て後ろ側に、かつディスプレイの裏側にあるリン光発光スクリーン（８３０５）に向かって放出される。スクリーン８３０５によって放出された光および後ろの陽極板（８３０６）で反射された光は、全部が透明な陰極（８３０３）を通過した後で観察者に向かって（８３０２）移される。そして陰極におけるナノチューブは全て配列されているので配列ナノチューブを通過する光は透明な陰極中のナノチューブの配向方向に対して垂直に偏光される。
【０４８７】
新タイプの偏光バックライト光源が、図８４に示したように可能である。そこでは通常の液晶ディスプレイ（ＬＣＤ）に対してどの様にして透明ナノチューブ陰極が偏光を発生するために使用できるかが概略的に図示される。図８３の設計の平面光源は、ＬＣＤディスプレイの裏側にあり、光が透明ナノチューブ陰極を通りＬＣＤに通過するような方式で配置される。図８４において、ガラス基板８４１１上のナノチューブ陰極８４０７により、電子は陽極（８４１０）でコートされた別のガラス基板（８４１１）の上に配置された白色のリン光発光スクリーン（８４０９）に向かって真空を通過して放出される。透明な冷陰極は高度に配向されたナノチューブによって偏光フルターとして作用するので、発生された光は偏光される（それはＬＣＤ操作にとって望ましい）。この光はＬＣＤ構成要素：配列層（８４０４）、薄膜トランジスタ（８４０５）、液晶層（８４１２）、カラーフィルタ（８４０２）および第二の偏光子（８４０１）を通過する。このような設計によりＬＣＤ部位における偏光子をなくせる。偏光子はバックライト光源に組み込まれているからである。
【０４８８】
本明細書で例証された透明なナノチューブのリボンおよびシートの電気的および構造的なロバスト性により、プラスチッム、ゴム、非常に薄いガラス、金属箔、およびその類似物のような可撓性および弾性基板の上に、必要とされる幾何形状に合わせて形状を変えることによって更に所望のデバイス形状に加工できる柔軟な冷陰極を作り出すような方式で、堆積させることが可能になる。それにしても、冷陰極シートの可撓性により、その中でシート表面から延びているナノチューブファイバーの有用な部分が、電界の増加効果を与えるようにでき、それにより柔軟で、弾性があり、その他の形状に調節できる冷陰極としてのこの用途に対するナノチューブシートの利点が提供される。
【０４８９】
例えば、柔軟なシートの冷陰極幾何形状により、医療診断検査用の柔軟なＸ線内視鏡用の電子放出要素として有益に採用でき、または放出蛍光体が場合により、外側にあって任意にその可撓性ナノファイバーシートの陰極と共形である別の可撓性表面上にあり、その結果これら２個の可撓性表面の間に真空空間が存在するような、高強度光源の柔軟スクリーン用の可撓性透明性の電子放出要素として有益に採用できる。カーボンナノチューブは、この電界放出用途のための可撓性基板上のナノファイバーシート用ナノファイバーとして特に好適である。
【０４９０】
（ｗ）電荷注入体として光学的に透明なナノファイバーシートを使用する柔軟な有機およびポリマーの発光デバイス（ＯＬＥＤおよびＰＬＥＤ）
例えば、有機光電池（ＯＰＶ）類似の有機発光デバイス（ＯＬＥＤ）、フラーレン誘導体ＰＣＢＭ（［６，６］−フェニル−Ｃ６１  ブチリック酸メチルエステル）を備えたＰ３ＨＴ（ポリ（３−ヘキシルチオフェン））ベースのプラスチックソーラー電池、などの有機の光電子デバイスは、現在使用されているＩＴＯ（インジウム−錫−酸化物）およびその他の透明な導電性酸化物（ＴＣＯ）を置き換えるために、透明な正孔収集または正孔注入の電極を必要とする。その様なＴＣＯは光学的な透明性が高い電気伝導性と共に必要とされる様々な用途に広く使用される。しかし、これらのＴＣＯは脆く、曲げた場合、非常に薄膜なコーティング形態の場合でさえ容易に損傷される。
【０４９１】
ＯＬＥＤの電荷注入体としてＣＮＴを利用することの将来性は以前に議論されたが、透明な正孔注入体としてのナノチューブの利用について報告は無い。しかし、最近Ｒｉｎｚｌｅｒ  と共同研究者は、無機の、ｐ型ＧａＰ発光デバイスの電極として透明な単層ナノチューブの利用について報告した（Ａ．Ｇ．Ｒｉｎｚｌｅｒ，Ｓ．Ｐｅａｒｔｏｎ，Ｓｅｍｉｃｏｎｄｕｃｔｏｒ  Ｄｅｖｉｃｅ  ａｎｄ  Ｍｅｔｈｏｄ  Ｕｓｉｎｇ  Ｎａｎｏｔｕｂｅ  Ｃｏｎｔａｃｔｓ，ＰＣＴ国際公開第ＷＯ２００５０８３７５１号）。ナノファイバーおよびナノチューブは、透明電極としてではないが、層の導電性を増やす目的でその他のものでＯＬＥＤ中に複合層とする成分として使用された。先行技術の電子注入体は、それらが金属の（例えば、Ｍｏ）、半導体（例えばＳｉ）、または光学的に透明でないカーボンのナノ構造体のいずれかのマイクロチップで製造されるので透明ではない。電荷注入にかかわる大抵の用途は光の生成のためであるので、その様な光はディスプレイまたはランプであるデバイスから間違いなく逃げ出すことができる。
【０４９２】
これらのＣＮＴの透明な電荷注入体または収集体の利用を妨げる重要な問題は、これらのナノチューブを巨視的な機械的に丈夫な構造に集成する方法、およびナノチューブの電荷注入体または収集体の特性を有効に利用できる形状の物品に組み上げる方法の必要性である。
【０４９３】
単層および多層のナノチューブをマットまたはフィルムとして製造する方法および同様に溶液ろ過方法によりカーボンナノチューブシートを製造する方法、そしてその様な不透明性のＭＷＮＴを光電子工学における電荷収集体として利用する方法は良く知られている。しかし、その結果のナノチューブのフィルムおよびシートは不透明であり、その様なフィルムに基づくデバイス効率は劣る（Ｈ．Ａｇｏ等、Ａｄｖ．Ｍａｔ．１１，１２８１（１９９９）で記載される光電池においてのように）。
【０４９４】
従って、幾つかの実施形態において、本発明は発光デバイス用の透明ナノファイバーシートの電荷注入体、前記ナノファイバーシートの電荷注入体と陽極および陰極の両方の製造方法、および発光デバイスにおける前記ナノファイバーシートの電荷注入体の応用に関する。追加の実施形態により、非常に高い内部界面およびナノファイバーの３次元ネットワークを有するナノファイバーのシートおよびリボンの引き出し、そしてそれらのＯＬＥＤ発光材料の構成要素との組み込みが与えられる。
【０４９５】
重要なことは、シートおよびファイバーの引き出しに関するこの技術は、様々なＬＥＤ用途の使用のための広範囲な材料の広範囲なナノファイバーおよびナノリボンのシートおよびリボンを製造することに適用できることである。低い閾値電圧および大面積からの高い電流密度を要求する用途に関連する好適なデバイスがＯＬＥＤおよびＰＬＥＤに対する様々な構成のために生成された。
【０４９６】
幾つかの実施形態においてナノファイバーシートはカーボンナノチューブを含む。選択的に好ましくは、シート構成物はカーボン単層ナノチューブ、カーボン多層ナノチューブ、これらのナノチューブのドーピング変種、またはこれらのナノチューブ材料の組み合わせのいずれかを含む。
【０４９７】
図８５により、実施例２１の固体状態引き出しプロセスで作成された透明なカーボンナノチューブ（ＣＮＴ）電極を使用する、選択的に好ましいポリマー型ＬＥＤの構成が示される。ＣＮＴシート（８５０５）は高品質のディスプレイガラス（アクティブマトリクスの液晶ディスプレイに使用されるコーニング１７３７）の基板（８５０６）の上に配置され、そして極性溶剤（エタノールまたはメタノールのどちらか）を使用して実施例２３の方法によって高密度化された。高分子フィルムはスピンコーティングを使用して溶液から堆積された。正孔注入層ＰＥＤＯＴ：ＰＳＳの多層体（８５０５）は水溶液から堆積され、各層の堆積の後、１２０℃で３０分間ベーキングされた。第一層は高い加速度（２１０００ｒｐｍ／ｓ）の高いスピン速度（６１００ｒｐｍ）で堆積された。これはナノチューブを「平坦化する」ものだと思われる。その後の層は同様に６１００ｒｐｍで、しかし加速度を遅くして堆積され、その結果より厚い層が得られた。発光性ポリマー（ＭＥＨ−ＰＰＶ）の層（８５０３）はクロロホルム溶液（クロロホルム中〜０．２重量％）から〜３０００ｒｐｍの速度でスピンコートされた。（薄い金属層、所望するピクセルでパターン化された）陰極は、＜２×１０−６トルの真空下でカルシウム（８５０２）およびアルミニウム（８５０１）の熱的蒸発を使用して堆積された。
【０４９８】
本発明者らは上記においてＰＥＤＯＴ：ＰＳＳが無い場合、発光が抑制されることを見出し、これにより励起子がナノチューブ上でクエンチできることが示唆された。
【０４９９】
図６８により、実施例２１のプロセスで製造された透明なナノファイバーシート電極（８６０６）を使用し、そして低分子量有機分子の真空堆積を採用した有機ＬＥＤの別タイプが示される。ＰＥＤＯＴ：ＰＳＳの正孔輸送層（８６０５）は水溶液から実施例２３の方法を使用してガラス基板（８６０７）の上に高密度化されたナノチューブ層（８６０６）の上に再度堆積された。残りの有機層（正孔輸送層、α−ＮＰＤ（８６０４）および発光／電子輸送層ＡＬｑ３（８６０３）は真空下で熱蒸発を使用して堆積された。両方の材料は１Å／ｓの速度、２×１０−６トルの圧力で堆積された。厚さはα−ＮＰＤに対して７００Å、Ａｌｑ３に対して５００Åであった。２層陰極（１２００Åのアルミニウムフィルム（８６０１）の下の１０Åフッ化リチウム（８６０２））は熱的蒸発を使用して有機層の上部に堆積された。
【０５００】
図８７により、実施例２１の透明なナノファイバー電極を使用する新規なタイプのＯＬＥＤ／ＰＬＥＤ構成が示される。このデバイスにはボトムアップ構成が採用され、それは本発明の自立型透明ナノファイバーシートの入手可能性によって可能である。このナノファイバーシートは透明であるのでＯＬＥＤ／ＰＬＥＤの発光はこのシートを通過できる。従って、このボトムアップ堆積プロセスの最後の要素はカーボンナノチューブシート電極であってもよい。
【０５０１】
デバイス製作プロセスには、基板上の不透明な第一堆積の陰極層（ダブルの金属陰極：８７０５／８７０４）およびその後のポリマー層堆積（ＭＥＨ−ＰＰＶタイプの放射層（８７０３）およびＰＥＤＯＴ：ＰＳＳの正孔輸送層（８７０２）を含む。最終の堆積層、透明なカーボンナノチューブシートの陽極（８７０１）は、デバイスの上に別の基板からの圧力誘起プロセス（ナノファイバーシートを元の基板からデバイスに移す、スタンピング）によるかまたは自立型ナノチューブシートを敷くことによって配置される。
【０５０２】
その様なボトムアップ構造はある用途、特にシリコンウエハの上に駆動電子を組み込みするもの（例えば、アクティブマトリクスおよび薄膜トランジスタディスプレイ）に必要である。その様な場合、陰極層は存在しているＰＬＥＤまたはＯＬＥＤの上に堆積できない。最終の堆積層としてインジウム−錫−酸化物の様な透明な正孔注入体の堆積には高温度が要求され、それは予め堆積されたポリマーまたは分子型のデバイスを損傷することがある。従って、有機層における損傷または形態的変化を防止するために低温度または室温のプロセスが望まれる。前述の透明ナノチューブシートの機械的な転写により、この要求が満たされ、そのようなディスプレイ用途に理想的な解決策を与えられることができる。
【０５０３】
実施例２１の透明なナノチューブシートを使用する別の発明実施形態において、ＯＬＥＤは完全に透明に形成されその結果光はデバイス全体を通過できる。図８９に陽極（８９０４）および陰極（８９０１）の両方にカーボンナノチューブを使用するその様な透明ＰＬＥＤが示される。その結果、両方の電極およびデバイス自体が透明になる。
【０５０４】
上記デバイスは可撓性／弾性性基板（８９０５）上に造ることができるが、それにより幾つかのＯＬＥＤが互いの上部に重ね合わせできる柔軟で／弾性的なディスプレイの終局目標を実現する。デバイス構造は基板（８９０５）上に液体による高密度化ナノチューブシート（８９０４）およびその後のスピンキャスティングにより堆積されたポリマー層（８９０３および８９０２）を含む。次いでパターン化されたナノチューブ陰極（８９０１）はその構造体の上に発明の実施形態のスタンピングまたはその他の転写方法のどちらかによって配置される。この最終のナノチューブシート陰極は低い仕事関数の材料でコーティングされるべきである（例えば、カルシウムまたはカルシウム／アルミニウムの２層で）。低い仕事関数の金属は効果的な電子注入のために界面において必要とされる。
【０５０５】
デバイス上に陰極シートを配置するための代わりの更に有効なプロセスには、ＭＥＨ−ＰＰＶフィルムをスピンキャスティングする代わりにそれをドロップキャスティングすることが関わる。ポリマーを溶解した対応溶液が基板の上に配置され、次いで過剰な溶液が流出するように直立に向きを変える。自立型ナノチューブシート（８９０１）が直ちに湿ったフィルム（８９０２）の上に配置される。フィルムは次いで不活性雰囲気中で乾燥される。この方法により、ＭＥＨ−ＰＰＶと透明なナノチューブシートの間に改善された界面が生成される。
【０５０６】
本発明の透明なカーボンナノチューブシートにより、電荷注入電極に対する独特な特性および特性の組み合わせが与えられ、それには極めて高い靭性、曲がった部品の破損に対する耐性、高い電気伝導性および熱伝導性、および空気中で照射された場合でさえ放射線およびＵＶに対する非常に高い耐性、と組み合わさった高い仕事関数がある。更にこれらのナノチューブシートは、非常に幅広い、自立型で自己支持型のシートおよびフィルムとして引き出すことができ、それによりＯＬＥＤ構成の上部に様々な方法で積層でき、現存のボトムアップの製作方法を逆転したトップ・トゥ・ボトムのタイプの方法に変更できる。
【０５０７】
従って、本発明のナノファイバーシートは様々な広範囲の光電子工学用途に使用できる。幾つかの実施形態において自立膜としての透明電極の引き出しはＷＯ３またはＭｏＯ３またはＭｏＳ２ナノファイバーのような、広範囲の材料のナノファイバーおよびナノリボンのシートおよびリボンの電極製造に拡張される。これによりＬＥＤ用途の範囲が拡大される。
【０５０８】
本発明のナノファイバーのシートおよびリボン電極の応用には、光電子デバイスのファミリー全体、ＯＬＥＤ、ＰＬＥＤ、ＯＦＥＴ、透明ゲートを備える電界効果トランジスタ（ＦＥＴ）、ナノファイバーベースの電池、燃料電池、人工、およびエレクトロクロミックディスプレイの様な電気化学デバイスが挙げられる。
【０５０９】
幾つかの実施形態において、本発明により、新規な制作方法、材料構成、および例えばＯＬＥＤおよびＰＬＥＤの発光デバイスとしての利用のための非常に有益な特性を有するナノファイバーのシートおよびリボンの用途が提供される。例えば、発明の実施形態のカーボンナノチューブ糸によりＯＬＥＤに役立つ以下の独特な特性および独特な特性の組み合わせが与えられる：（１）ＯＬＥＤの正孔輸送層の中の正孔注入に好ましい、高い仕事関数，（２）デバイスのその他の機能性材料を結びつける高い内部表面および多孔性、（３）柔軟なデバイスおよび電子織物での用途を可能にする、高い機械的強度、靭性、および曲げによる損傷に対する耐性、および（４）空気中で照射された場合でも非常に高い放射線およびＵＶ耐性。
【０５１０】
（ｘ）電荷収集体および光電池および光検出器の分離層としての透明なナノファイバーのシートおよび糸
透明な電気伝導性の電極は機械的に丈夫で、可撓性が高くそして自己支持型であることが必要とされる。同様に、これらの電極材料が広がった内部表面を有することは有益であり、その結果それらは例えば、有機の電子材料およびナノ粒子（量子ドットおよびロッドなど）の様なその他の機能性材料とナノスケールで最も有効に結びつくことができる。
【０５１１】
透明で電気伝導性の電極材料が調節可能な仕事関数を有することもまた有益である。同様に、等方性または異方性の高い電極特性のどちらかを得るための電極製作手段の入手可能性は、高い異方性特性が電気伝導性、熱伝導性、および光学的透明性の場合には、特に有用である。
【０５１２】
本発明の幾つかの実施形態は、例えば、実施例２１の固体状態で製作された透明なカーボンナノチューブシートの様な、発明の実施形態のナノファイバーシートを含む電極を特徴として有している。透明なナノファイバーシート電極（ＴＮＳＥ）は光電池のような光電子デバイスの用途に設計できる。
【０５１３】
別の実施形態において、本発明により、機能的な構成の部品として、それにより電荷担持体の光生成に寄与するＴＮＳＥ電極を内蔵する固体フィルムの光電池が提供される。
【０５１４】
幾つかの実施形態において、本発明により、ＴＮＳＥ電極、第二電極および電極間の有機半導体または共役ポリマーまたは複合材を内蔵する光電池が提供される。
【０５１５】
追加の実施形態において、本発明により、多接合またはタンデム型の光電池が提供され、それには各々の分離した単一接合光電池の間に配置された透明な分離層（電荷再結合層、または相互接続層としても知られる）として単一の接合部を分離する幾つかのＴＮＳＥ電極が内蔵される。
【０５１６】
本発明は、有機の（即ち、プラスチックの、励起子の、またはハイブリッドの）ソーラー電池および連結型（即ち多接合）ソーラー電池における３次元または２次元のどちらかの有効な電荷収集および電荷再結合の層として、織物に製織されたナノファイバー糸と組み合わせた、透明なカーボンナノチューブおよびナノファイバーの応用にも関する。
ＴＮＳＥ電極は上部電極としてのおよびタンデムにおける電荷再結合層としての、陽極および／または陰極であってもよい。
【０５１７】
本発明の電荷収集電極は幾つかの事例において陽極（即ち、正孔または正電荷収集体）であり、それは先行技術のＴＯＣを越える多くの利点を有する：それらは可撓性であり、機械的に丈夫であり、光学的および電気的な異方性を有し、そして３次元ネットワークの構造を有し、バルクヘテロ接合形ソーラー電池における電荷収集のために特に好適である。更に原姿のＣＮＴ透明電極は大きな仕事関数（５．１−５．３ｅＶ）を有し、ＩＴＯの仕事関数（ｗ．ｆ．）（４．７ｅＶ）よりも高く、正電荷または正孔の収集に好適である。
【０５１８】
本出願人らは透明なカーボンナノチューブのシートおよびリボンを電子収集体または陰極（特殊なコーティングまたは化学的修飾法によって）として使用する方法も提案する。同様に本明細書には電荷担持体の光生成に寄与する光活性なソーラー電池構成の部品としての前記透明なカーボンナノチューブのシート、リボン、および紡糸された撚り糸の製造方法が記載される。追加的な実施形態により、任意な大きさの幅を有する自立型ナノファイバーリボンの紡糸が提供される。重要なことは、ソーラー電池に対するこれらの柔軟で透明な電極の技術が広範囲のナノファイバーおよびナノリボンから様々なソーラー電池のタイプおよび応用に使用するために様々なシートおよびリボンを製造するために拡張できることである。
【０５１９】
本発明のナノファイバーのシートおよびリボン電極の用途には、様々なソーラーエネルギー採取織物、水素製造のためのソーラー電池、および燃料電池と組み合わせたソーラーエネルギー採取電池（本明細書の実施例記載のように）などがある。
【０５２０】
本明細書に記載の発明の実施形態により、新規な構成、加工および製作方法、物体の構成、およびソーラー電池設計に有用な特性および機能性を有する透明なナノファイバーのシートおよびリボンの応用が提供される。例えば、発明の実施形態のナノファイバーシート、特にカーボンナノチューブシートにより特にソーラー電池に有用な以下の独特な特性および独特な特性の組み合わせが与えられる：（１）高い光学的透明性、（２）低い電気的シート抵抗、（３）メッシュ状のＣＮＴネッワークの３次元トポロジー（それにより通常のＩＴＯ電極に対するような平面的界面からだけでない大容積からの電荷収集が可能になる）、（４）電荷の分離および収集を増強する３次元ネットワークの広がった界面、（５）ソーラー電池における熱散逸を提供する高い熱伝導性および熱拡散性、（６）ソーラー電池における正電荷、正孔の収集に必要とされる高い仕事関数、（７）ＩＴＯおよびその他の無機ＴＣＯの脆い特性に対抗するような高い可撓性、（８）クリープに対する非常に高い耐性、（９）ナノ粒子電極のサーメットタイプの非浸透型形態に対抗するナノファイバーネッワークの相互侵入型連続形態であり（それはバルクヘテロ結合形の構成から電荷担持体の収集に好適である）、（１０）４５０℃の空気中で１時間加熱された場合の強度保持、（１１）空気中で照射された場合の非常に高い放射線およびＵＶの耐性。
【０５２１】
幾つかの実施形態において、ナノファイバー電極は最初にフレキシブル基板またはその他基板の上の自立型シートからコーティングされ（陽極またはプラス収集電極として）、ついで光活性層で被覆または含浸され、それは電荷分離に好適なドナー・アクセプタ界面を備えた有機半導体のバルクヘテロ接合体である。次いで陰極が上部に堆積されデバイスを完成させる。
【０５２２】
別の構成において、最初に不透明な陰極電極が基板に堆積される。次いで、光活性層またはヘテロ接合相互侵入型ネットワークの層またはバルクが浸漬、スピンコート、インクジェット印刷、スクリーン印刷、または真空堆積によって液相からコーティングされる。最後に透明なナノファイバー電極が光活性層の上に配置される。それは堆積されたシート状態の中に自立型で自己支持型のシート状態から、そのシートをその表面の上に配置し次いでプレスする、以下でより詳細に記載されるスタンピング方法によって行われる。その代わりに、例えばキャリアテープのような別の表面からの転写によって、ナノファイバーシートのリボンがデバイス上に配置できる。
【０５２３】
ＴＮＳＥはシートの数およびそれらの厚さに依存して高度に透明または半透明であってもよい。ＴＮＳＥの光吸収特性は４分の１波長のアンテナ効果および指向性照射の特性に基づいた自己組織化ナノ構造体内部の個々のナノファイバー長さによって調節できる。加えて、３次元ナノチューブ中に含浸された光活性な部分における光吸収強度は、適当な金属または半導体によるナノ粒子のコーティングまたは追加的に増強されるプラズモニック効果がその中にあるコアーシェル構造の創出によるナノファイバー近傍の光子の局在的な電界の増強効果によって増加できる。
【０５２４】
幾つかの実施形態において、ＴＮＳＥには更に、例えばポリアルキルチオフェン（ＰＡＴ）またはＰＥＤＯＴ−ＰＳＳの様な少なくとも１個の有機機能性ポリマーをフラーレン誘導体ＰＣＢＭのようなその他の材料と組み合わせて含んでもよい。ＴＮＳＥは例えば、増加された電気伝導性、光吸収性、および電荷担持体の増強された光分離を介したような機能性を増加するために、例えば多層および単層のナノチューブの複合物のような幾つかのナノファイバーの複合物であってもよい。
【０５２５】
ソーラー電池用の透明な電極を製造するプロセスは次のステップを含む：（ａ）ナノファイバー配列中にある程度のファイバー相互間の接続性を有する実質的に平行なナノファイバー配列を与えるためにナノファイバーを整えること；および（ｂ）リボンまたはシートが少なくとも１ｍｍ幅であるように前記ナノファイバーをナノファイバー配列からリボンまたはシートとして実質的に撚りの無いリボンまたはシートで引き出すこと。
【０５２６】
幾つかの実施形態において、本発明は透明ナノファイバーのシートおよびリボンを、有機の（同様にプラスチックの、励起子の、またはハイブリッドの、として参照される）ソーラー電池および光検出器およびタンデム（即ち多接合）ソーラー電池における、そして同様にＣｕＩｎＳｅ２、ＣｄＴｅ、ＧａＡｓ，またはＧａＰに基づいたソーラー電池のような無機薄膜ソーラー電池における、電荷収集および電荷再結合層に利用することに関する。
【０５２７】
本発明の電荷収集の電極は、選択的に好ましくは陽極（即ち、正孔収集体）である。これらのナノファイバーシートの電極は先行技術の透明導電性の酸化物電極と比較して多くの利点を有する：ナノファイバーシートは柔軟で、機械的に丈夫で、靭性がある；それらは光学的および電気的な特性の異方性を有することができる（またはこの異方性はシートの積層で調節または消滅できる）、そしてそれらはバルクヘテロ接合のソーラー電池における電荷収集用に特に好適である多孔性のネットワーク構造を有することができる。更に、ＣＮＴ透明電極は大きな仕事関数を有し（５．１−５．３ｅＶ）、それはＩＴＯの仕事満数（４．７ｅＶ）よりも大きく、正電荷または正孔の収集に好適である。
【０５２８】
幾つかの実施形態において、本発明により、前記透明なカーボンナノチューブのシートおよびリボンを大きなソーラー電池構造体の部品としての柔軟な織物にする方法が提供される。これは例えば、ナノファイバー電極シートの孔を導電性ポリマー、またはその他の半導体性ポリマーで充填するステップを含めることで実行できる。重要なことは、透明なナノファイバーのシートおよびリボン電極に対する発明の実施形態は，セクション２で記載されたもののような広範囲なタイプの電気伝導性のナノファイバーおよびナノリボンに適用できることである。
【０５２９】
多くの実施形態において、ナノチューブシートはカーボンナノチューブを含む。本発明のそのようなカーボンナノチューブシートにより、例えばＵＶから赤外（３００ｎｍ−１０μｍ）に至る非常に広い範囲で高い光学的透明性、高度な整列配置、靭性、高レベルの電気および熱伝導性、ある周波数範囲における高いマイクロ波吸収性、４５０℃の空気中で加熱された場合でさえも実質的な強度保持、および空気中で照射された場合でさえも非常に高い放射線およびＵＶの耐性のような独特な特性および特性の組み合わせが提供される。更にこれらのナノチューブシートはそれらの線密度（即ち、糸長さ当たりの重量）を増加するために、厚さおよび幅を変更して引き出しできる。
【０５３０】
幾つかの実施形態において、ファイバーまたはリボンは、引き出しプロセスまたは紡糸プロセスの前または後で化学的および／または物理的に修飾できる。幾つかの実施形態において、ナノファイバー糸は例えば、正孔輸送性および電子輸送性の分子またはポリマーの様なその他のソーラー電池操作に役立つ材料で複合材を形成して使用される。
【０５３１】
（ｙ）ＣＮＴ電極のドーピング：電気伝導性の調節
ドナーまたはアクセプタのどちらかによるＳＷＮＴのドーピングにより、電子帯構造におけるフェルミエネルギー（ＥＦ）がシフトされＳＷＮＴの電気的伝導機構が変化できることは良く知られている。アルカリ金属の蒸気暴露および液体電解質を使用した電気化学的ドーピングにより、それらでドーピングされたＣＮＴの電気伝導性に重大な増加が与えられる。
【０５３２】
本明細書にて、本出願人らは透明電極の導電性改良および高度に成長したＣＮＴ表面に２重層構造を創出することによる電荷収集ＣＮＴの仕事関数を含浸されたポリマーまたはモノマー構造のそれとの釣り合わせを記載する。
【０５３３】
本出願人らはＣＮＴシートおよびリボンの極めて高い表面積によってより優れた静電容量および電荷注入を得ることができることを例証した。電気化学的静電容量は１００Ｆ／ｇを越えることが可能であり、その様な大きい静電容量を有するナノファイバー、シート、および糸は場合により好ましい。この大きな電気化学的静電容量により、非常に広い範囲でＣＮＴの電気伝導性を調節できる。液体電解質中で充電されたＣＮＴシートは、たとえ電解質から引き出され、脱イオン水で洗浄し、そして真空中で乾燥した場合でさえも、ＰＣＴ特許出願第ＵＳ２００５／００７０８４号に詳細に記載されたように、ナノチューブ表面に二重層イオンを保持する。
【０５３４】
水溶液電気化学においては電位窓が狭く限定されているので、本出願人らは重度の電気化学的ドーピングのために非水溶液電気化学を使用する。一つの良好な候補はアセトニトリル中のＬｉＣｌＯ４の電解質溶液である。別の非常に良好な候補は１−メチル−３−ブチルイミダゾリウムテトラフルオロボレートであり、それは極めて広い電気化学的安定性の窓（−２．４Ｖから１．７Ｖ対Ｆｃ／Ｆｃ＋）を有している（Ｌ．Ｋａｖａｎ，Ｌ．Ｄｕｎｓｃｈ，Ｃｈｅｍ．Ｐｈｙｓ．Ｃｈｅｍ．４，９，９４４−９５０（２００３））。
【０５３５】
本出願人らは本明細書に透明なＣＮＴシートを形成することを含む方法を記載する。それには前記シートを前記電解質中で電荷注入によりドーピングし、ＣＮＴシートを液体電解質から取り除き、そしてソーラー電池に使用するためにポリマー複合材で前記ドーピングしたシートを統合する。第一のステップにおいて、選択的に好ましくは２００ｎｍより少ない厚さの薄い透明なＣＮＴフィルムがどれかの基板の上に自立型のシートとして堆積される。このプロセスのためにはＳＷＮＴ、ＭＷＮＴまたはそれらの組み合わせのいずれかが使用できる。次のステップにおいて、ＣＮＴシートは電気化学的に液体電解質から充電されＣＮＴシートの伝導性が増加され、そして仕事関数の調節が行われる。次いでＣＮＴシートは場合により電解質から取り除かれ、乾燥され、電荷注入のレベルに依存して、例えばソーラー電池のようなデバイス中に組み込まれることになる。
【０５３６】
本出願人らはＣＮＴ電極の仕事関数をドーピングで例えばアルカリカチオンで減少させた。２重層の電荷注入に関する共通譲受人の同時係属中のＰＣＴ特許出願第ＵＳ２００５／００７０８４号には、電気化学的方法によりＳＷＮＴ材料中に電荷注入のプロセスが詳細に記載される。電荷密度を増加するために増加された印加電位（電荷注入ゼロので電位に関して測定される）が必要とされる。注入の密度を高めるために、本出願人らは場合により酸化および還元のどちらかに（所望の注入された電荷の符号に依存して）関して高い酸化還元安定性を有する電解質の使用を選択する。注入された電荷のタイプは選択的に好ましくは正孔（正の電荷）である。このタイプの電荷注入により、注入された電荷に対して最高の安定性が一般的に付与されるからである。
【０５３７】
本出願人らは場合により電荷注入に使用される電解質は電気化学的正孔注入の高い安定性を有することを選択する。その様な好ましい電解質の１つはアセトニトリル中のテトラ−ｎ−ブチルアンモニウムヘキサフルオロホスフェート（ＴＢＡＰＦ６）である。
【０５３８】
以下は本出願人らの発明の実施形態の典型的なプロセスである。ナノチューブのシートまたはリボン中への電気化学的な電荷注入の後で、充電された電極は電解質から取り除かれ、ナノチューブのシートまたはリボンに注入された電荷に対して安定な溶剤（幾つかの場合でそれは脱イオン化水であってもよい）を使用して注意深く洗浄される。ナノチューブ電極は不活性雰囲気中で乾燥され、場合によりその様な乾燥は昇温状態（選択的に好ましくは５０℃以上）でできる。次いで２ステップの浸漬コーティング方法を使用して共役ポリマーの薄膜層で被覆される（ＰＣＴ特許出願第／ＵＳ２００５／００７０８４号参照）。第一に、非常に薄い（２０−３０ｎｍ）電子ブロック層（ＰＥＤＯＴ−ＰＳＳなど）が非常に希釈された水溶液から浸漬コーティングされる。水を取り除くために約１００℃の加熱処理が望ましい。次のステップにおいて、非常に短いＳＷＮＴ（半導体性が好ましい）を備えたレジオレギュラーＰ３ＨＴポリマーとＣ６０粉末の３：１懸濁物／混合物が調整され、それにより電荷注入された透明ＣＮＴ電極が浸漬コーティングされる。短くしたポリマー中のＳＷＮＴの濃度は浸透限界値未満とするべきである。最後のステージでは、その熱処理された「サンドイッチ」は、Ａｌ電極で被覆され密閉される。代わりの方式においては、堆積されたＣＮＴ薄膜層は液相からＰＥＤＯＴ−ＰＳＳで被覆できる。その後のステップは電荷質、注入された電荷の符号、およびポリマーのタイプに依存して変更できる。
【０５３９】
電気化学的電荷注入の代替法として、ナノチューブシートの電極（およびその他の有用なナノファイバー電極）の導電性および仕事関数を改変するための電荷注入は電子供与剤または電子受容剤を使用した化学的プロセスで可能である。その様な方法は当技術分野では公知であり、グラファイト、カーボンナノチューブ、および共役ポリマーに対して広く使用される。
【０５４０】
（ｚ）ＣＮＴ電極の電気化学的ドーピング：仕事関数の調節
カーボンナノチューブの化学的および電気化学的ドーピングの両者は電子状態の占有率を変えることによってフェルミ準位を調節するための非常に魅力的な方法である。例えば、ＣＮＴの半導体化はｐ−およびｎ型の両性的なドーピングでできる。光学的および電子的な測定により、ｐ型のドーピングに関して、フェルミ準位は充填された価電子帯を枯渇させることで下げることができ、または空の伝導帯を充填させることで上げることができることが確認された。フェルミ準位が価電子帯および伝導帯のファンホーブ特異点に到達すると電荷担持体の濃度は極端に増加する。本出願人らによりドーピングによるＳＷＮＴ膜の電界放出Ｉ−Ｖ曲線の変調が示され、それにより仕事関数の調節が例証される。以前にＭＷＮＴの電気化学的ドーピングに対して約０．４ｅＶのフェルミ準位（ＥＦ）の下降が例証された。約−１．０ｅＶというより大きな負の仕事関数シフトも観察された（ＰＣＴ特許出願第ＵＳ２００５／００７０８４号参照）。
【０５４１】
（ａａ）透明なナノファイバー電極のための窒素およびホウ素をドーピングしたカーボンナノチューブ
最近ＳＷＮＴおよびＭＷＮＴの両方のグラフェン層におけるホウ素および窒素ドーピングが、大きく注目されている。Ｃ−ＮＸおよびＣ−ＢＸ  チューブの電子的特性が少量の層内ドーパント：Ｃ−平面内のｎ−ドーパントとしての窒素およびｐ−ドーパントとしてのホウ素、に非常に敏感であると見出されたからである。基本的な結果を要約すると、ホウ素および窒素は特性だけでなく、合成を介してドーピングされるナノチューブの構造にも影響を与えることが良く知られる。それで窒素を内含する化学蒸着（ＣＶＤ）合成により、バンブータイプのチューブが創出され、ＣＶＤ合成におけるホウ素により、より長いチューブ（チューブの先端で集中されて、ホウ素はチューブの閉管を禁止する）が製造される。ふた付きの壁も観察され、従って壁がスムーズなふた付き終端を有する興味深いトポロジーを可能にする。それはすでに計算で、そして一部は実験で示され、ＭＷＮＴの合成の間で、ホウ素原子はチューブの閉管を阻害し従って長さを大幅に増加させるだけでなく、特殊なキラリティであり、それらの全てが金属性であるジグザグタイプのチューブの成長を好都合にさせる。
【０５４２】
層内ドーピングと電気化学的または化学的な非共有的ドーピングを組み合わせた、組み合わせドーピングは有益に適用できる。本出願人らは、化学的または電気化学的ドーピングによるチューブへの電荷注入はチューブの特性：即ち、導電性、電子放出特性（仕事関数の変調によって）、光学的および赤外線の反射性、熱的特性等を変化させる重要なプロセスであることを例証した。最も重要なことは、電気化学的に注入された電荷は電解質がない状態でも安定であることである。
【０５４３】
組み合わせドーピングの有用性はＣ−ＮＸナノチューブを製造するために窒素をシート内ドーピングしたナノチューブの例で例示される。Ｃ−ＮＸナノチューブはギャップの内側に電子欠損準位を有し、その結果非共有的プロセスによってその様なＣ−ＮＸプリフォームチューブの中に化学的または電気化学的に注入された電荷は増加した安定性を有する。
【０５４４】
１モル％以下の窒素、ホウ素、またはこれらの組み合わせによるＳＷＮＴまたはＭＷＮＴのシート内ドーピングは、発明実施形態のナノチューブのシート、リボン、および糸の仕事関数、電子放出、電気伝導性、および熱起電力の改変のために有効に適用される。窒素、ホウ素、またはそれらの組み合わせによるシート内ドーピングの程度は、選択的に好ましくは発明の実施形態のナノチューブのシート、リボン、および糸に対して０．５％以上である。このレベル内ドーピングは好ましくはナノチューブのシート、リボン、および糸の製作前に実行される。しかし、プリフォームしたナノチューブのシート、リボン、および糸を製造し、次いでこれらの物品に２次的な合成または浸潤のプロセスによってその他の窒素またはホウ素をドーピングしたナノチューブを場合により添加することも有効である。
【０５４５】
（ｂｂ）ナノファイバーシートまたはリボンの中に組み込んだナノファイバーおよびナノファイバー糸の３次元電子織物
図９５および９６により、ナノファイバーおよびその他の電子機能性の材料が、光電荷の発生能力を高めるためにナノファイバーのシートまたはリボンの空孔の容積領域に組み込まれるナノファイバーのシートまたはリボンが図示される。
【０５４６】
図９５により、多孔性の透明なＣＮＴ陽極（正孔収集体）の中に光活性なドナー・アクセプタのヘテロ接合をもたらすためカーボンナノチューブシート中に導電性ポリマー（ＣＰ）およびＣ６０をナノスケールで一体化することに基づいたソーラー電池が概略的に図示される。ＣＰ／ＣＮＴワイヤはＣＮＴシートの空孔の中にあり、空孔内のナノファイバーは光電子収集体として機能する。
【０５４７】
図９６によりナノチューブシート内の空孔容積領域および空孔内要素の相対的寸法がより確実に示される。差し込み図により正孔のＣＰ連鎖から透明ＣＮＴシート陽極の中への移転、および空孔内ＣＰ／ＣＮＴシステムにおける励起子解離による電子移転が示される。ポリマーの電荷収集長さは約１００ｎｍであるので、約１００ｎｍ直径空孔の中で光発生した正孔はシートのＭＷＮＴ上に収集される。
【０５４８】
カイラル単層カーボンナノチューブまたはＷＳ２，ＭｏＳｅ２、およびその類似物などの半導体性ナノファイバーは同様に、電荷収集効率を高めるシート内ヘテロ接合の形成に使用できる。
【０５４９】
（ｃｃ）連結型電池における電荷収集体および再結合／分離の層としての透明ナノファイバーのシートおよび糸の電極を備える光電気化学電池
幾つかの実施形態において、本発明は特殊タイプの光電気化学電池、およびより正確には色素または量子ドットの増感ソーラー電池用の電極に関する。その様な発明実施形態の幾つかは、同様に色素増感および量子ドット増感のソーラー電池用の電極の特殊なタイプの導電性電極に関する：多接合のソーラー電池、タンデム型電池としても知られる、正孔収集の対向電極および透明な分離層。透明なカーボンナノチューブ、およびその他のナノファイバーのシート、リボン、および糸の色素増感および量子ドット増感の両方の電気化学的ソーラー電池における電荷収集体の透明電極として、および多重性接合型（連結型とも言われる）色素ソーラー電池における透明な分離層（電荷再結合層とも言われる）として、の利用に関する方法、プロセス、および構成が記載される。光吸収の増強およびソーラー電池内のナノ・アンテナ効果による電荷発生のためのカーボンナノチューブ電荷収集体の追加的機能、およびその他の利点が同様に本明細書に記載される。
【０５５０】
幾つかの実施形態において、本発明は再生的な光電気化学電池（ＰＥＣ）に、そしてより詳細には、透明で、機械的に丈夫で、可撓性のナノファイバーの糸、リボン、またはシートを使用するこのタイプの電池に関する。ＰＥＣは、光吸収によって電荷担持体を発生し、そのような光発生の結果、２個の電極（陰極および陽極）の間に電気的電圧（電位差）を創出する、電気化学的デバイスである。
【０５５１】
ＰＥＣの代表的タイプの１つは、色素増感ソーラー電池（ＤＳＣ）であり、最初に１９９１年にスイスのＥＰＦＬ（ローザンヌ連邦工科大学）のＭｉｃｈａｅｌ  Ｇｒａｅｔｚｅｌおよび共同研究者によって開発された（米国特許第５，３５０，６４４号；同５，４４１，８２７号；および同５，７２８，４８７号、およびＮａｔｕｒｅ  ３５３，７３７（１９９１），およびＮａｔｕｒｅ  ３９５，５８３（１９９８）参照）。ＤＳＣは自然の光合成システムの類似体であり、従って本質的に環境にやさしく、それらの製造コストがシリコンベースおよびその他の無機半導体のｐ／ｎ接合ソーラー電池と比べて比較的低いので非常に魅力的である。
【０５５２】
ＤＳＣは１０．４％という非常に高い承認済みの変換効率を得た。この電池は高効率を提供するが、幾つかの欠点がある。現在のＤＳＣは軽量かつ柔軟に製造できない。しかし、その電池は固体状態であり、機械的に丈夫であり、そして同時に軽量性および可撓性を有することが好都合でありまたは必須となる多くの用途がある。軽量で柔軟なＤＳＣの開発における主要な問題はガラス基板の置き換えである。ガラス基板は脆く、重く、衝撃耐性が非常に低く、そして形状および形態には制限がある。
【０５５３】
ＤＳＣにおける対向電極（還元電極）は通常Ｐｔ触媒膜でコーティングされた高価で透明な電導性ガラス基板（ＤＳＣの全コストの約６０％）で構築される。従って、ＤＳＣのコストを下げ、それらの用途を広げるためにはガラス以外の基板上に透明で、柔軟でおよび機械的に丈夫な電極を開発することが必要である。効率は多重の接合構成によって連結型ＤＳＣで増加できる。２個のコンパートメント電池を平行に結合して含む最初の連結型ＤＳＣが最近例証された（Ｍ．Ｄuｒｒ等、Ａｐｐｌ．Ｐｈｙｓ．Ｌｅｔｔ．８４，３３
９７（２００４）およびＷ．Ｋｕｂｏ等、Ｊ．Ｐｈｏｔｏｃｈｅｍ．Ｐｈｏｔｏｂｉｏｌｏｇｙ  Ａ１６４，３３−３９（２００４）参照）。
【０５５４】
幾つかの実施形態において、本発明は光電気化学的（Ｇｒａｅｔｚｅｌまたは色素増感とも言われる）ソーラー電池およびその様なソーラー電池のタンデム型（即ち多接合）版における電荷収集および電荷再結合の層としての透明なカーボンナノチューブのシートおよびリボンの応用に関する。幾つかの発明の実施形態の電荷収集電極は好ましくは陽極、即ち、正孔または正荷電収集体であり、それは先行技術を超えた多くの利点を有する：それらは可撓性で、機械的に丈夫で、光学的および電気的な異方性を有し、そして特にバルクヘテロ接合ソーラー電池における電荷収集のために好都合な３次元ネットワーク構造を有する。更にＣＮＴ透明電極は大きな仕事関数（５．１−５．３ｅＶ）を有し、それはＩＴＯの仕事関数（４．７ｅＶ）よりも大きく、正の電荷または正孔の収集に好都合である。
【０５５５】
図１００は先行技術の色素増感ソーラー電池の基本的構造を示す概略図である。ＤＳＣは以下を含む：（１）それぞれの透明電極１０００１を有する第一の透明基板、（２）（好ましくは反射性である）第二の不透明性の導電性電極１０００２（簡略のために、電極１０００１および１０００２は第一電極および第二電極を示す）。（３）第一電極１０００１は焼結コロイド粒子１０００３から形成された多孔性ナノ構造の形状で作られた光電気化学的に活性な半導体酸化物を有する。そして（４）光−電気化学的に活性な半導体酸化物は色素の単分子層または量子ドット１０００４でコーティングされる。前記電極の両方とも電極１０００３および１０００２はお互いに対面する様式で配置され、側面はゴム、樹脂、または類似物などでシールされ、１０００３と１０００２の間の空間は通常の様式で酸化還元対を含む電解質１０００５で充填され、そして電解質１０００５と色素または量子ドットコーティングされた酸化物の間の界面は非常に大きな有効界面を有するような様式で電解質により半導体性酸化物１０００３の多孔性構造が含浸される。本発明の幾つかの実施形態において、電極１０００１の透明基板は透明なナノファイバーのシートまたはリボンで被覆される。
【０５５６】
本明細書に記載された発明の実施形態により、新規な構成、加工および製作の方法、物体の構成、および光電気化学的ソーラー電池の設計の有用な特性および機能性を有する透明なナノファイバーシートの応用が提供される。例えば、発明の実施形態のカーボンナノチューブシートにより以下の、特に光電気化学的ソーラー電池に有用な、独特な特性および特性の組み合わせが得られる：（１）高い光学的透明性（８０−９０％）、（２）低い電気的シート抵抗、（３）高い熱伝導性および熱拡散性、（４）ソーラー電池における正電荷、正孔の収集に必要とされる高い仕事関数、（５）脆いＩＴＯおよびその他の無機ＴＣＯとの対抗する高い可撓性、（６）非常に高い耐クリープ性、（７）３次元形態（バルクヘテロ接合タイプの構成から電荷担持体の収集に好都合）（８）高表面積および整合したエネルギー機構による電解質とナノファイバーの間の効率的で早い電荷移動の点からの高い電気化学的活性、および（９）電解質を照射した場合でさえも非常に高い放射線およびＵＶに対する耐性。
【０５５７】
上記の様な新しい光電気化学電池は、例えば図１０１に示される。図１０１は本発明の光電気化学電池の実施形態の概略図である。光電気化学電池は、透明な多孔性ナノファイバー電極１０１０２を有し、その中で前記ナノファイバー電極は酸化チタン、酸化亜鉛、酸化タングステンおよびそれらの混合物からなるグループより選択された活性材料１０１０３によりファイバー間の細孔内が含浸されている、広いバンドギャップの半導体電極と、ガラスまたはプラスチック基板の上に透明な多孔性ナノファイバー電極１０１０５を有する還元電極と、および酸化還元性の電解質１０１０４を内蔵する。
【０５５８】
透明な基板１０１０１としては、例えばガラス基板、またはポリエチレンナフタレート（ＰＥＮ）またはポリエチレンテレフタレート（ＰＥＴ）の様なプラスチック基板が使用できる。透明基板１０１０１の表面上に形成される透明電極１０１０２としては、透明で多孔性のナノファイバーシートの電極が、例えばインジウムドーピングされた酸化錫またはフッ素ドーピングされた酸化チタンまたはフッ素ドーピングされた酸化インジウムの様な通常の透明導電性酸化物の代わりに形成される。透明電極の厚さは好ましくは５０−２００ｎｍの範囲である。透明電極１０１０２のソーラー光透過率は５０％より少なくないことが好ましい。
【０５５９】
金属酸化物のナノ粒子（例えば、１０−２０ｎｍＴｉＯ２ナノ粒子）を含有する半導体光電極１０１０３は透明な多孔性ナノファイバー電極１０１０２の表面上に印刷方法またはゾルゲル方法によってコーティングされ約１０−２０μｍ厚さの膜が形成される。急速焼結およびアナターゼ相形成が２から３０ＧＨｚまで変更する範囲から選択される周波数で、約１ｋＷ出力で５分間のマルチモードのマイクロ波加熱によって実行される。焼結後に層は０．５−０．６５の空隙率を示す。高度な多孔性半導体電極の比表面積は２０から３００ｍ２／ｇの好ましい範囲にある。半導体膜の平均細孔直径は望ましくは５−２５０ｎｍの範囲であることが好ましい。平均細孔直径が約１０ｎｍよりも小さいかまたは約２５０ｎｍよりも高い場合では、任意に使用される量子ドット増感剤の吸着量が大きい光電子変換効率に必要とされるものよりも低い。
【０５６０】
１つの実施形態において、赤色色素分子の単分子層が、例えば溶液１００ｍｌ当たり２０ｍｇの色素の濃度で、ルテニウム色素−ＩＩシス−ジチオシアナート−Ｎ，Ｎ’−ビス（２，２’−ビピリジル−４，４’−ジカルボン酸）−（Ｈ２）（ＴＢＡ）２ＲｕＬ２（ＮＣＳ）２（Ｈ２Ｏ）４  増感剤の無水エタノール溶液を含浸させることによって、高度な多孔性ナノファイバーの金属酸化電極の表面に付着される。含浸プロセスは場合により室温で一晩行われることができる。電極はエタノールで洗浄され次いで乾燥される。コーティング溶液は例えば浸漬、スピンコーティング、スプレイ、インクジェット印刷、およびスクリーン印刷の様な多数の方法で適用できる。コーティングのステップは必要に応じて繰り返し行うことが出来る。
【０５６１】
別の実施形態において、同様な浸漬ステップがＰｂＳおよびＰｂＳｅのような量子ドット増感剤の吸着のために適用できる。
【０５６２】
通常の光電気化学電池の設計と対照的に、金属酸化物のためにバインダー成分の分散は必要でない。本発明の透明なナノファイバーシートの電極の機械的に丈夫な３次元特質により、ナノファイバーに対する金属酸化物の高い密着性を考慮した多孔性の金属酸化物構造体のための支持格子が提供される。（Ｋ．−Ｈ．Ｊｕｎｇ，Ｊ．Ｓ．Ｈｏｎｇ，Ｒ．Ｖｉｔｔａｌ，Ｋ．−Ｊ．Ｋｉｍ，Ｃｈｅｍｉｓｔｒｙ  Ｌｅｔｔｅｒｓ  ８６４−８６５（２００２））
本発明の１つの実施形態において、図１０１における透明なナノファイバー還元電極１０１０５は、本明細書に記載される方法に従って製作される。その様なナノファイバーは電荷収集電極としておよび電気化学的な電荷移動プロセスを増強するための触媒としての両方で作動するため、対向電極のプラチナめっきは必要ではない。還元電極１０１０５の触媒活性は図１０２のＳＥＭ画像で示される様に、電極１０１０５の表面を単層のカーボンナノチューブの薄層でコーティングされることにより改善できる。前記電極の両方は図１０１に示した様に、電極１０１０３と１０１０２が互いに対面するようにしたその様な方式で配置され、その側面はゴム、樹脂またはその類似物で密閉される。
【０５６３】
透明な光活性の前側電極と後ろ側の還元電極の間の空間は酸化還元対を含む電解質により通常の方式で充填され、そして電解質と色素またはＱＤ（量子ドット）コーティングされた酸化物の間の界面は非常に大きな有効界面を有するような様式で電解質により半導体性電極の多孔性構造が含浸される。スペーサ粒子が電気的短絡を防止するために前側および後ろ側の電極の間に挿入できる。
【０５６４】
ＭＷＮＴナノファイバーシートは、別の独特な物理的特性を所有する。ＭＷＮＴシートは、マイクロ波オーブンでプラスチック部品のこの溶接にそれらを使用することで明らかなようにマイクロ波照射を強く吸収する：２個の５ｍｍ厚さのプレキシガラス板がＭＷＮＴシートのはさむ加熱を使用して共に溶接され、ナノチューブの配向および電気伝導性が保持された、丈夫で、均一でそして非常に透明な界面が提供された。マイクロ波加熱は２．４５ＧＨｚで稼動する１．２キロワットのマイクロ波オーブン中で行なった。従ってマイクロ波加工により複合材フィルムの選択的加熱の魅力的で非常に将来性のある方法が提供される。この技術は以前に高い結晶性および単分散の粒子サイズを備えたナノサイズＴｉＯ２粉末の調整に適用された（Ｃ．ＦｅｌｄｍａｎおよびＨ．Ｏ．Ｊｕｎｇｋ，Ａｎｇｅｗ．Ｃｈｅｍ．Ｉｎｔ．Ｅｄ．３５９（２００１）およびＴ．Ｙａｍａｍｏｔｏ等、Ｃｈｅｍ．Ｌｅｔｔ，９６４（２００２））。
【０５６５】
ナノファイバーの電気化学電極の調整に関連する本発明の１つの実施形態において、本出願人らはマイクロ波焼結方法を使用した。そこではカーボンナノチューブ−金属酸化物の複合光電極が、高い多孔性および導電性の金属酸化物膜のマイクロ波照射を使用することによる新しい低温度焼結方法によって調整できる。金属酸化物（ＴｉＯ２，ＷＯ３およびＺｎＯなど）は、低い電気伝導性および低い磁気誘導損失のためマイクロ波と中程度のカップリングを示す。しかしカーボンナノチューブはマイクロ波を非常に効率的に吸収し、急速に加熱される。その様な高効率なＣＮＴマイクロ波カップリングはカーボンナノチューブの高い導電性およびナノサイズに相関し、高い誘電損失に導く。温度はマイクロ波照射後数分以内で１０００℃に到達できる。
【０５６６】
一般化されたエネルギー損失の方程式は以下のように書き表せることに留意されたい：
【０５６７】
【数１】
2018151403.tif 000003
ここで、ｆおよびεｏ  は周波数および誘電率；ｔａｎσは誘電および磁気損失係数、Ｅ、Ｖｓ、
【０５６８】
【数２】
2018151403.tif 000004
はそれぞれ、試料内の電界値、容積係数、形状係数であり、マイクロ波の吸収は非常に効率的に起こる。従って金属酸化物のマトリクス内部のＭＷＮＴシートのマイクロ波加熱により、ナノチューブの配向およびシートの電気伝導性が相対的に殆ど変わらない、丈夫で均一なおよび透明な界面が提供される。
【０５６９】
対向（還元）電極はＰｔ触媒膜でコーティングされた高価な透明導電性ガラス基板ＤＳＣの全コストの約６０％）で通常構築され、それは脆く、重く、そして衝撃耐性が低く、そして形状および形態に制限を有する。  従って製造プロセスを簡略化しＤＳＣのコストを低減し、および（性能を著しく劣化させずに）それらの用途を広げるために、透明な光電極は透明なまたは不透明なナノファイバーのシート、リボン、または糸を使用して製造できる。
【０５７０】
以下の実施例は発明を更に詳細に説明するために提示されるのであって、発明の範囲を限定するものと解されるべきではない。
【実施例】
【０５７１】
実施例１
本実施例は選択された発明の実施形態に使用されるナノチューブ・フォレストを成長させるための典型的方法を記載する。整列されたＭＷＮＴ配列（ナノチューブ・フォレスト）は大気圧ＣＶＤによって、４５ｍｍ直径のクオーツチューブの中でヘリウム中５モル％アセチレンを６８０℃、全流量５８０ＮＴＰｃｃ／分、１０分間で合成された。触媒は５ｎｍ厚さの鉄膜であり、電子ビーム蒸発でシリコンウエハまたはガラスの基板に堆積させた。ＳＥＭおよび熱重量測定に基づいて紡糸糸の純度は非常に高く（９６〜９８％Ｃ、ＭＷＮＴの形で）、２−４％鉄およびアモルファスカーボン、炭素粒子は観察されなかった。
【０５７２】
実施例２
本実施例はナノチューブ・フォレストからカーボンナノチューブを紡糸する間に撚りを導入する具体的方法を記載する。ナノチューブ・フォレストから糸を引き出す以前の試みは、極めて弱いアセンブリを得る結果であった（Ｋ．Ｊｉａｎｇ，Ｑ．Ｌｉ，およびＳ．Ｆａｎ，Ｎａｔｕｒｅ  ４１９，８０１（２００２）、および米国特許出願公開第２００４００５３７８０号（２００４年３月１８日）参照）。本発明者らは撚糸プロセスを引き出しと同時に行うと１０００倍以上に機械的強度が増加することを見出した。本発明者らは、現行の紡糸・撚糸プロセスが直径で１μ以下であっても糸が作成できることも示す。この実施例のファイバーは、実施例１のナノチューブ・フォレストの側部からナノチューブを約２０００ｒｐｍの典型的速度で稼動している可変スピードモータの軸と同軸上に付設するプローブの先端に付着させて撚りをかけながら手で引き出された。この実施例において図１の写真で説明すると、取り付けはナノチューブ・フォレストから引き出された糸をモータシャフトの中心に付設された小型木製紡錘の周囲に巻き取って行われた。この回転紡錘の操作によって、ファイバーの引き出しと撚糸が同時になされ、ナノチューブ・フォレストから出たナノチューブ糸が取り付けられた。モータはプラットフォーム（図１）に搭載され、モータが約２０００ｒｐｍで稼動して撚りを与えている間にプラットフォームはテーブル面に沿って手で移動されて引き出しを遂行した。図２は本発明の紡糸プロセスの間にナノチューブが集成して糸になることを示すＳＥＭ写真である。そこではナノチューブはナノチューブ・フォレストから引き出されると同時に撚りがかけられる。引き出しの方向はもとのナノチューブの方向に対して直交していて基板の平面に平行である。基板に対して垂直であるフォレストの中のナノチューブの方向と引き出し方向の間の角度は９０°からほとんど０°に減少するが、紡糸プロセスは十分にロバストである。ナノチューブの長さ（〜３００μｍ）よりも数１００倍小さい糸の直径とナノチューブ撚糸という組み合わせが得られた結果、その他の実施例で記載される魅力的な特性を有する糸がもたらされた。
【０５７３】
実施例３
本実施例は極めて小さい直径の糸が実施例２の方法を使用して紡糸できることを示す。糸直径は、フォレストのおよその高さの厚さから楔の頂点（図２）での糸の幅で収束する、初期の楔状の無撚のリボンを生成して引き出される、ＭＷＮＴフォレスト配列の幅を制御して決定された。配列幅は１５０μｍ以下から約３ｍｍまでに渡り、直径約１および１０μの単糸を作成した。フォレスト配列の２００μｍ幅区分により直径約２μｍの撚り糸が作成され、１ｃｍ２のフォレスト面積はこの糸を推定５０ｍ生成できる。挿入された撚りは典型的には約８０，０００ターン／ｍあり、直径が８０倍の通常の繊維織物の糸での約１０００ターン／ｍと対比した。撚りにより約０．８ｇ／ｃｍ３というＭＷＮＴ糸の密度が得られ、それは糸の質量、長さ、および糸直径の直接測定に基づき、後者はＳＥＭで測定された。単糸の線密度は典型的には約１０μｇ／ｍであり、綿およびウールでのそれぞれの値１０ｍｇ／ｍおよび２０−１００ｍｇ／ｍと比較した。直径５μｍのナノチューブ糸の断面積を通過する個別ナノファイバーは約１０万であり、典型的な商業的ウール（ウーステッド）および綿の断面積における４０−１００ファイバーと比較した。
【０５７４】
実施例４
本実施例は実施例２の撚糸ファイバーが重ね合わせに必要な機械的ロバスト性を有し、そのような重ね合わせは糸の機械的強度を改善できることを示す。図３Ａ、Ｂ、およびＣはそれぞれＭＷＮＴ糸の単糸、双糸および四子糸のＳＥＭ画像を示す。双糸は、単糸を過剰撚りし、次いでそれを自体の周りでトルクが釣り合い状態になるまで撚りの緩和を行って得た。双糸の軸に沿った個々のＭＷＮＴの整列により二重構造はトルクバランスされたことが確認される。この方法は双糸に対しても繰り返され（よりの方向を反対にして）、四子糸を得た。図５８は約２０個のＭＷＮＴ単糸を合撚してヒトの毛髪に大体等しい直径の糸を作成したことを示すＳＥＭ顕微鏡写真である。
【０５７５】
実施例５  本実施例は（実施例２および４で調整された撚り糸および合撚糸を使用して）カーボンナノチューブ糸の単糸および合撚糸の編み組糸における撚りの保持を記載する。通常の織物の単糸と異なり、高度に撚糸されたＭＷＮＴ単糸は糸端末が開放された場合大部分撚りを保持する（図４上部）。この高められた撚りの固定化は、綿やウールのような織物における微小ファイバー間よりもナノチューブ間におけるより強い相互作用を反映しているようである。特に驚いたことに、引っ張りの伸長により破損した単糸および双糸の破断点位置まで撚りが維持される（図４）。
【０５７６】
実施例６
本実施例は（実施例２および４で調整されたような撚り糸および合撚糸を使用して）本発明の実施例の引き出し・撚糸方法が、先行技術のナノチューブ・フォレストから紡糸されたナノチューブ糸の結果と比較して機械的強度に１０００倍の増加をもたらすことを示す。無撚の糸はそれらが偶然に接触した表面から引き離す時に破断してしまうほど弱いのであるが、単糸は１５０および３００ＭＰａの間にある引っ張り強度測定値を有する。糸軸に関したナノファイバーの配向における積み重ね（重ね合わせ）の結果が前記増加を反映しているらしく、ＭＷＮＴの双糸に対して２５０および４６０ＭＰａの間のより高い強度が観察された。これらの単糸および双糸の典型的な応力−歪み曲線が図５に示され、ここの曲線（ａ）はカーボンＭＷＮＴ単糸、（ｂ）双糸、および（ｃ）ＰＶＡ浸潤単糸に対応する。この図中ｙ軸の応力はＳＥＭで測定した無応力の糸の断面積に基づいた工学的応力である。巨大なポアソン比効果（以下の実施例１４に記載される）の結果、破断近くの真の応力は（破損近くでの真の断面積で正規化した）、約３０％大きくなる。宇宙航空用途には密度正規化強度が重要である。観測された密度の最高値０．８ｇ／ｃｍ３を使用すると、双糸の密度正規化破損応力は３１０から５７５ＭＰａ／ｇｃｍ３の間である。
【０５７７】
実施例７
本実施例は実施例２、３、および４のナノチューブの単糸および合撚糸が防弾用ベストに使用される高機能ポリマー糸に匹敵する靭性を有することを示す。純粋なナノチューブ糸はグラファイトファイバー（〜１％）よりずっと大きい破損応力を有する（１３％まで）。この破損応力と高い破損強度と組み合わせて糸を破断するために必要な仕事（靭性という）は同様に高いことを意味する：単糸に対して１４Ｊ／ｇ、双糸に対して２０Ｊ／ｇ、ＰＶＡ浸潤単糸に対しては１１Ｊ／ｇであり、これらは高い強度と低い破損歪み（約３−４％）を組み合わせた。双糸の靭性（２０Ｊ／ｇ）はグラファイトファイバーのそれ（１２Ｊ／ｇ）よりも上であり、防弾ベスト（ケブラー（登録商標）ファイバーに対して〜３３Ｊ／ｇ）に使用される商業的ファイバーに接近するが、はるかに大きい靭性が溶液紡糸されたＳＷＮＴ／ＰＶＡ複合材ファイバー（６００Ｊ／ｇ）に対して例証された。しかし、後者のエネルギー吸収は大部分が大きい歪みにかかわる不可逆な塑性変形によるものであり、その様な大きい変形は必要ではあるがそのようなエネルギー吸収は一回だけ生じることができる。
【０５７８】
実施例８
本実施例はカーボンナノチューブ糸が容易に編み組みでき（図３Ｅ参照）、そして硬くノットできる（図６）ことを示す。磨耗およびノッティング、特に一つ結びは、大抵のポリマーファイバーおよび糸（ケブラー（登録商標）およびスペクトラ（登録商標）ファイバーおよび防弾ベストに使用されている糸、慣習的な織物の糸を含めて、そして１個のポリマー連鎖でさえもノットの入り口で破損する）の強度を甚だしく低下させるが、研究したナノチューブの単糸および双糸はその様ではなく、引っ張り破損は挿入され、一つ結びからはるかに離れて観察されるのみだった。高い磨耗耐性は非常に硬い一つ結びによって引っ張られた長い糸ループにおける極限引っ張り破損の無いことにより示唆される。
【０５７９】
実施例９  本実施例は、実施例２、３７および５２と比較して、撚りナノチューブシートストリップ（配向方向きに平行にカット）が本発明の実施形態に記載の方法およびナノチューブの特質が利用されない場合所望の機械的特性の増加が与えられないことを示す。シートストリップがカットされた配向フィルムはミクロン長さのナノチューブを磁気的に配向させたアセンブリである（Ｊ．Ｅ．Ｆｉｓｃｈｅｒ等，Ｊ．Ａｐｐｌｉｉｅｄ．Ｐｈｙｓ．９３，２１５７（２００３）参照）。同様に、本発明者らはこれらの磁気的に配向されたナノチューブシートまたはシートストリップの側部または上部から、発明の実施形態のより長いナノチューブが引き出し・撚糸可能である引き出し方向を使用して連続したナノチューブ糸を引き抜くことができなかった。
【０５８０】
実施例１０
本実施例は撚り糸の機械的特性がポリマー、ポリビニルアルコールの浸潤によって増強できることを示す。使用された糸は実施例２で作成された。ＭＷＮＴ／ＰＶＡ複合材糸は５重量％のＰＡ水溶液中に１５時間単糸を浸して、または紡糸の間に単糸をこの溶液の液滴を通して通過させ、乾燥させることにより作成された。ＰＶＡの分子量は７７０００−７９０００の範囲であり、９９．０−９９．８％の加水分解であった。ＰＶＡの浸潤により単糸の観測強度は８５０ＭＰａに増加した。本実施例のＰＶＡ浸潤ナノチューブ糸に対する典型的な応力−歪み曲線は図５ｃに示される。図５７において、ＰＶＡ浸潤によりＭＷＮＴ糸の撚りベースの構造が分裂されないことを示すＳＥＭ顕微鏡写真が与えられる。
【０５８１】
実施例１１
本実施例はナノチューブベースの撚り糸がナノチューブ／ポリ（ビニルアルコール）複合材糸に変換（実施例１０の方法を使用して）される前と後の両方で高い電気伝導性を有することを示す。研究した糸（直径２μｍから１０μｍ）は室温で約３００Ｓ／ｃｍの４プローブ電気伝導性および負の抵抗温度依存性（７７および３００°Ｋの間で約−０．１％）を有した。ＰＶＡ浸潤により糸の電気伝導性がわずか約３０％減少しただけであり、絶縁性ポリマーを含有するナノチューブ複合材糸で観察された値の１５０倍以上高い電気伝導性を有するナノチューブ／ＰＶＡ複合ファイバーに至った。
【０５８２】
実施例１２
本実施例は、（ａ）カーボンナノチューブの撚り糸は先行技術の高強度カーボンナノチューブ糸と比較して劇的に増加した弾性歪み領域を有すること、（ｂ）この長い弾性領域により、糸の靱性に対して高い弾性的回復成分が提供されること、および（ｃ）糸の可逆的変形はヒステリシス性であることを示す。載荷除荷サイクルを受けた場合ナノチューブ糸はヒステリシス性応力−歪み曲線を示す（図７）。初期の荷重の完全な除荷により糸は元の長さに戻らないが、初期のヒステリシスループはその後のサイクルで実質的にシフトしない。初期の歪みに依存して、ＭＷＮＴ双糸の応力−歪みサイクル当たりの観測エネルギー損失は０．５％サイクル歪みに対して９−２２％の範囲、１．５％のサイクル歪みに対して２４−２８％の範囲（図８）、そして最高の可逆サイクル歪みに対して３９−４８％の範囲（８％までの全歪みに対して２−３％）、である。ヒステリシスループの中で初期の無荷重および初期の再荷重における有効弾性率は無荷重および再荷重の最終部分に対するよりもはるかに大きい（図９）。同様に応用に関連して、ナノチューブ糸の破損強度（単糸および双糸）は破損応力の５０％の応力範囲で５０の載荷除荷サイクルまで影響を受けなかった。ナノチューブ溶液のろ過で作られたナノチューブシートと違って、ナノチューブ糸はクリープおよび関連する応力緩和に耐性がある。ナノチューブ双糸が６％歪み（１７０ＭＰａ初期応力）で２０時間保持された場合、応力は１５％以上緩和され、この小さい応力緩和は最初の２０分以内に起こり大部分は粘弾性（即ち、可逆的）であった。
【０５８３】
実施例１３
本実施例はナノチューブの撚り糸の高温度における機械的特性の極端な安定性、並びに臨界温度での特性の保持を例証する。これらの糸は実施例２の方法で製造された。双糸の破損強度（３００ＭＰａ）は４５０℃で１時間の加熱後で実質的に変化しなかった。ＳＥＭ顕微鏡写真で酸化の証拠は明らかであったが、４５０℃で１０時間保持されたナノチューブ糸は十分に丈夫であり堅くノットできる可撓性があった。堅いノット結びはナノチューブ糸が液体窒素に浸漬する間も可能であった。
【０５８４】
実施例１４
本実施例は本発明者が実施例２で紡糸されたカーボンナノチューブ糸に対する巨大なポアソン比を達成したことを例証する。彼らはナノチューブ糸に対して巨大なポアソン比を観測し、それはＭＷＮＴの単糸に対して２．０から２．７まで、そして双糸に対して３．３から４．２まで、応力の増加と共に増加した（図１０）。ＳＥＭにおいて糸を伸長しながら測定したこれらのポアソン比は、通常の個体に対して直交方向で観測した値よりも１２倍まで大きい。４．２というポアソン比は歪みεでの糸の伸長が各々の横方向に４．２倍の歪みを与えること、および通常の固体の分画容積の増加の約０．４εに対して分画容積の減少７．４εであることを意味する。従ってナノチューブ糸は伸長−高密度化であり、それは固体に対して極めてまれである。５００の結晶相から一括検索の調査でわずか１３が伸長−高密度化であると分かった（Ｒ．Ｈ．Ｂａｕｇｈａｍ，Ｓ．Ｓｔａｆｓｔｒｏｅｍ，Ｃ．Ｃｕｉ，Ｓ．Ｏ．Ｄａｎｔａｓ，Ｓｃｉｅｎｃｅ  ２７９，１５２２（１９９８）参照）。伸長−高密度化材料は負の線形圧縮率を有していなければならず、今の場合では糸が非浸透性の静水圧媒体中で静水圧的に圧縮された場合糸の長さが増加することを意味する。これらの巨大なポアソン比および付属する７．４εまでの伸長−誘起の容積減少は、糸方向（または複数のそれ）に小さいひずみをかけることによってナノチューブ糸および織物の吸収性および透過性の調節のために使用可能であろう。本発明者らは、この伸長高密度化の電子デバイス製造への応用を上記している（通常はフォトリソグラフィを使用して電子デバイスのために得られるパターニング能力を得るためにこれらの新規なノットロニクス（ｋｎｏｔｔｒｏｎｉｃｓ）を使用して）。
【０５８５】
実施例１５
本実施例は白熱ランプのフィラメントのための撚糸・引き出しプロセス（実施例２）および重ね合わせ（実施例４）によるナノチューブ紡糸糸の応用を例証する。図１８は不活性雰囲気チャンバーで白熱まで電気的に加熱された多層ナノチューブの双糸の図である。糸は約２０ｍｍの間隔で離した２個の金属リードの間に巻き付けられ抵抗を下げるために金属リードとの接合点の糸に銀ペーストが塗布される。その様に形成されたフィラメントは電圧が印加されると光を発する。これはトーマスエジソンの時代からずっと公知であるが、この用途のために高靱性の撚り糸を利用した最初の例である（撚り糸の靱性の測定結果は実施例７参照）。この靱性の実在により、通常の白熱電球よりも機械的ダメージによるフィラメント破損に対してより抵抗性のある白熱電球の製作が可能になる。
【０５８６】
実施例１６
本実施例は図１１の透明な物品を製造するために、多層カーボンナノチューブ・フォレストからナノチューブリボンを形成するためのカーボンナノチューブの引き出し、並びに心棒（中空のキャピラリチューブ）の周りのこのナノチューブリボンを巻き付けることを例証する。実施例１のナノチューブ・フォレストを使用して、本発明者らは任意の幅を有するナノチューブリボンがフォレストから引き出しでき、そしてこれらのリボンは光学的に透明であるという驚くべきこと発見をした。得られたリボンの幅は本質的にフォレストから無撚で引っ張られるナノチューブ・フォレストの側壁の幅に等しかった。これらのリボンは十分に機械的にロバストであり、破損することなく容易に取り扱いできる。図１１は１ｍｍ直径のガラスキャピラリチューブの上に螺旋状に巻き取られた約ｍｍ幅のナノチューブリボンを示す。リボンの透明性はナノチューブリボンが巻き付けられたガラスキャピラリチューブの真下にあるペーパシートに印刷されたラインの視認性で示される。
【０５８７】
実施例１７
実施例１６の方法は、ニューロンの様な細胞増殖のために採用できる中空のチューブの製作に使用できる。先行技術で細胞増殖に対するナノチューブの適合性は良く証明されていたが、この目的のために適切な形状になったナノチューブアセンブリの製作方法は記載されていなかったので、この機能は重要である。ナノチューブリボンを含む中空チューブは実施例１６のように調整できる。心棒の選択は円柱状心棒から巻き付けられたリボンのその後の取り外しを容易にするために行われる。必要とされる機械的強度を与えるナノチューブリボンの十分な層は螺旋または２つの対向螺旋のどちらかで巻き付けできる。螺旋状に巻き付けられたリボンの機械的強度は場合により実施例２３の液体による高密度化プロセスを使用して増強できる。次いで巻き付けられたナノチューブリボンは心棒から取り外され細胞増殖の基板として適切な中空チューブを与えることができる。この心棒からの取り外しは様々な方法で実行できる。一つの方法は解重合し低い温度で蒸発するポリマーである心棒を使用する方法である。別の方法はガラスキャピラリチューブを容易に可溶化するコーティング物でコーティングし、その分解によりナノチューブリボンを具備する中空チューブが心棒からスリップさせることを可能にする方法である。
【０５８８】
実施例１８
本実施例はガラス基板の上に透明で電気的な導電膜を与えるようにＭＷＮＴリボンを非常に広い幅で堆積させ製作することを例証する。この非常に幅広いリボンは実施例１のナノチューブ・フォレストからリボン幅に略等しいフォレスト側壁区分を引っ張ることにより引き出される。発明者がこの引き出しを実行することができた様々な方法に関する詳細は実施例２１および４６に与えられる。図１７はガラス基板の中に機械的に押し込められた後のナノチューブシートを描写している。ナノチューブはシートの中で良好に整列されているので電気的および光学的特性は異方性がある。印刷は電気的な導電膜の下にある白色ペーパシートの上にある。その印刷の視認性によりこの電気的伝導シートの透明性が示される。
【０５８９】
実施例１９
本実施例により超コンデンサまたはバッテリのような電気化学的デバイスである撚り糸を製作する方法が記載される。カーボンナノチューブの単糸（実施例２）が双糸を形成するに十分な量に（実施例４の様に）過剰撚糸される。撚糸プロセスに使用された張力に保持されながら、撚り糸はポリビニルアルコールおよび燐酸または電解質として適切なその他の公知の媒体を含む水溶液に暴露される。この暴露により糸中への電解質前駆体の吸収およびその上のオーバコートがもたらされる。その後、残りの液体が蒸発により任意に取り除かれ、固体電解質またはゲル電解質を形成する。次いで電解質でコートされたファイバーの反対側の末端が双糸を形成するための撚り−緩和を可能にするように一緒に持ち出される。そしてその中で電解質コーティング物が双糸を構成する２つの単糸構成要素の間の横方向の直接的な電気的接触を防止する。もし、電解質がこの撚りに対して機械的に耐性がありすぎて自動的に発生してしまうなら、２つの糸の断片は他の撚りの過程で一緒に巻き付けられる。次いでこの双糸は場合により追加的な電解質でオーバコートされる。次いで双糸のループエンドはカットされ、２つのファイバーはお互いに対して電気的に分離され電解質ゲルを介してのみ接触されるようになる。双糸の中にある２つの電気的に分離され電解質で充填された単糸はファイバー型超コンデンサの対向電極として働くことができる可能性がある。上記製作法の代替として、２つの単糸を電解質でコーティングおよび吸収し、場合により部分的に乾燥し、次いでお互いを撚り合わせするかまたは電解質でファイバー対をオーバコートする選択的ステップの前に隣り合わせ接触させて組み合わせる方法がある。後者の方法の無撚のナノチューブファイバーに対する実施が、Ａ．Ｂ．Ｄａｌｔｏｎ等、Ｎａｔｕｒｅ４２３、７０３（２００３）に記載される。ファイバーバッテリの製造に類似の方法が使用できる。しかし、その様なファイバー超コンデンサの高エネルギー貯蔵密度を達成するために、上記プロセスで使用される電解質は高度な酸化還元安定性範囲を有するように選択されるのが最適であり、電解質の塩成分はリチウム電池で通常的に選択されているタイプのリチウム塩を選択することが好ましい。
【０５９０】
実施例２０
本実施例は場合により、吸収された液体の表面張力効果を使用して撚糸の前にナノチューブ糸を高密度化できることを示す。フォレストからナノチューブを引っぱり出した後にそれを液体浴に通過させるかまたは液体蒸気に暴露させる。実施例１のフォレストから引っ張り出された糸のそのような高密度化に適する液体には、メタノール、イソプロピルアルコール、およびアセトンが挙げられる。糸に吸収された液体の蒸発により、横方向に収縮が引き起こされ、高密度化に導かれる。実施例３８において本発明者らは引き出されたリボンの撚糸前の高密度化によって、適用された撚りが非常に低い場合（５°の螺旋角度に相当する）でも均一に撚られた糸を得ることができることを示す。液体による糸の高密度化の予備的適用がない場合、その様な低い撚りを適用すると不均一な撚りおよび糸直径がもたらされる。
【０５９１】
実施例２１
本実施例は、実施例１の多層ナノチューブ（ＭＷＮＴ）フォレストの側壁から高強度を有する連続的で透明なナノチューブシートが引き出しできることを示す。ＭＷＮＴは直径１０ｎｍであり、研究したフォレストの高さは５０から３００μｍの範囲であった。引き出しは接着剤ストリップを使用してフォレスト側壁から掻き裂きされるＭＷＮＴに接触させて開始された。次いでメートル長さで、５ｃｍ幅までのシートが１ｍ／分の手で引き出して製造された（図２１）。シートの透明性はＭＷＮＴシートの背後にあるナノテク研究所のロゴの視認性により例示される。わずか〜２．７μｇ／ｃｍ２という面積密度の測定値にもかかわらず、これらの５００ｃｍ２シートは引き出しの間で自己支持型である。２４５μｍ高さの１センチメートル長さのフォレストは約３メートル長さの自立型ＭＷＮＴシートに変換された。センチメートル直径の回転プラスチックシリンダーの上にシートを巻き取ることにより１０ｍ／分までの引き出しを実行するように自動化された直線移動型ステージを使用して、シート生産速度は５ｍ／分に増加した。シート製作プロセスは非常にロバストであり、シート幅および長さに関して基本的な制約は無いことが明らかである：引き出し速度が５ｍ／分以下であった場合、得られた５センチメートルシート幅はフォレスト幅と等しかった。ナノチューブは図２２のＳＥＭ顕微鏡写真の中の条痕で示されるように、引き出し方向に高度に整列されている。この引き出しプロセスはＭＷＮＴフォレストの大抵のタイプに対して機能せず、最高の許容引き出し速度はフォレストの構造に依存する。フォレストにおける間欠的な束形成は有益であり、この中で個々のナノチューブは数本のナノチューブがある一つの束から別の束へ移動する。束になったナノチューブはフォレストの側壁の中の異なる高度からフォレストの上部およびボトムに到達したナノチューブ束と一緒になるように同時に引き出され、それにより現れたフィブリルにおける破断を最小化する（図２２および２３）。フォレストの上部およびボトムにおける、一部のナノチューブがループを形成している未秩序領域は連続性を維持するのに役立つ。異なるフォレストに対して同様なトポロジイおよび５０から３００μ範囲のナノチューブ長さを有するフォレストにおいて、より長いナノチューブ（より高いフォレストに対応）はシートへの引き出しが最も容易であった。おそらくナノチューブの長さの増加はシート内でのフィブリル相互間の機械的結合を増加させるからだと思われる。
【０５９２】
実施例２２
本実施例は固体状態で引き出された実施例２１のナノチューブシートが、新規で、以前に知られていない有用な物体状態：高度に配向されたカーボンナノチューブを含むエアロゲルを含むことを示す。約２．７μｇ／ｃｍ２の面積密度および約１８μｍのシート厚の測定値から、容積測定密度は約０．００１５ｇ／ｃｍ３である。従って生産されたままのシートは、透明でかつ丈夫な電気伝導性、異方性の高いエアロゲルである。ナノチューブシートにおけるナノチューブの高度な配向は図４１のラマンスペクトルによって例証される。そこでは全てのシートが同一の配向を有する、生産されたままのシートを４枚重ね合わせてある。ＶＶ配置（入射光線およびラマン信号に対して平行な偏光）がナノチューブの引き出し方向に対して、平行偏光（｜｜）または垂直偏光（⊥）を備えて使用された。引き出し方向に対して平行もしくは垂直の偏光に対して、Ｇバンドのラマン強度の比（６３２．８ｎｍの励起）は、ＶＶ配置（入射光線およびラマン信号に対して平行な偏光）に対して５．５および７．０の間である。そしてこれは、研究された４枚の重ね合わせそれぞれに対して０．６９および０．７５に相当する（図４１）。同様に光吸収の異方性（図２５）がナノチューブシートについて高い異方性を示した。光の散乱効果を無視して、引き出したままの単一シートに対して平行および垂直な偏光における吸収係数の比は６３３ｎｍでの４．１から単調に増加して２．２μｍでの６．１になった。図２２のＳＥＭ顕微鏡写真における引き出し方向に平行な条痕により、引き出されたままのナノチューブシートに対する高度なナノチューブ配向に関してのより多くの証拠が与えられる。
【０５９３】
実施例２３
本実施例は、本発明者がこれらの異方性の高いエアロゲルシートを厚さ３０−５０ｎｍ、密度〜０．５ｇ／ｃｍ３を有する、高度に配向した透明な電気伝導性のシートに容易に高密度化できることを示す。本発明者らは、生産されたままのシートを平面基板（例えば、ガラス、多くのプラスチック、シリコン、金、銅、アルミニウム、およびスチール）と接触させて単純に付着させ、ＭＷＮＴシートを付設した基板を液体（例えば、エタノール）に浸漬し、液体からその基板を引き出し、次いで蒸発させて、これの３６０倍の密度増加を得る。シート全体のまたはシート内の選択された面積の高密度化は、同様に高密度化を所望するシート面積の上にその様な液体を滴下するか別の方法で注入するかし、そして蒸発させることによって簡単に得られる。実施例１に記載の様に調整されたＭＷＮＴシートに対して、エタノール蒸発期間中の表面張力効果によりそのエアロゲルシートは最大５０ｎｍの厚さに収縮される。シート平面に対して直角に撮ったＳＥＭ顕微鏡写真により、高密度化の結果ナノチューブ配向に少しの減少が示唆される。しかしこの観察は誤りやすい。なぜなら、シートの横方向の寸法の変化無しに約２０μｍのシートを約５０ｎｍのシートに圧壊することはナノチューブ配向における平面外の逸脱がＳＥＭ顕微鏡写真で目立つ面内の逸脱になるからである。エアロゲルシートは選択された領域をエタノールと接触させることで基板に効果的に接合でき、蒸発させることによりエアロゲルシートの高密度化が可能になる。接着はエアロゲル厚さの圧壊によりナノチューブと基板の間の接触面積が増加されるので強くなる。ナノチューブの特定のタイプにおいて、液体ベースのシート、リボン、または糸の高密度化に対して有効に作用しない液体の機能性は、適切な界面活性剤の添加によって増強できる。例えば、実施例１のナノチューブ・フォレストから実施例２１の方法を使用して調整されたナノチューブシートの高密度化に対して、水は満足に機能しない。しかし、界面活性剤／水の混合物（水に０．７重量％のトリトンＸ−１００または水に１．２重量％のドデシル硫酸リチウムのどちらか）は、満足できる高密度化剤であった。高密度化用の液体を選択するためのその他の配慮事項は液体の粘度であり（それは液体の浸潤プロセスの速度に影響する）、そしてその後のプロセスの間にこの液体が揮発できる容易性である。非常に驚いたことに、引き出し方向のシート抵抗（図２４）は、シートの〜３６０の係数による高密度化により＜１０％の変化であり、シートの透明性が増加する（図２５）。シート抵抗の異方性比は非高密度化シートの５０−７０から高密度化シートの１０−２０に減少するが、高密度化シートに対するこの異方性比はほとんど温度不変である。
【０５９４】
実施例２４
本発明の技術で製造されたナノチューブシートと比較する目的で、本実施例はＳＷＮＴおよびＭＷＮＴシートの製造のために通常のろ過ベースのプロセスの適用を示す。別の実施例において本発明者らはこれらの通常的に調整されたシートの特性を本技術のそれと比較するであろう。実施例１のフォレスト成長ＭＷＮＴがろ過ベースのシート製作プロセスに使用された。ろ過法ルートで製造された後者のシートは、０．７重量％のトリトン（登録商標）Ｘ−１００を界面活性剤として含有する水溶液中に超音波使用で分散させた（０．０７重量％のＭＷＮＮＴの）混合物を用いた。ＳＷＮＴシートは（ＨｉＰｃｏ、Ｃａｒｂｏｎ  Ｎａｎｏｔｅｃｎｏｌｏｇｉｅｓ、Ｉｎｃ．から得られた）一酸化炭素合成のナノチューブを使用して類似法で製造された。測定の前に、残留する界面活性剤は、アルゴン中１０００℃までの温度で熱アニーリングしてこれらのＭＷＮＴおよびＳＷＮＴシートから除去された。酸素中でのフォレスト−誘導ＭＷＮＴの熱重量分析により、それらには最大４％の非燃焼性重量が含まれ、それは触媒粒子によるようである。ＨｉＰｃｏナノチューブにおける触媒の重量％は〜３０％である。
【０５９５】
実施例２５
本実施例は引き出されたままのおよび高密度化のＭＷＮＴシートが非常に小さい抵抗温度依存性および低い雑音電力密度を有することを示し、それはこれらのＭＷＮＴシートがセンサー用途に極めて適切であることを表す。実際、シート抵抗の温度依存性は、フォレスト引き出され高密度化されたナノチューブシートおよび同一のフォレスト成長ＭＷＮＴを使用しろ過法ルートで製造されたシートに対してほとんど同じであり、ろ過法で製作された単層ナノチューブシートに対するよりも遙かに小さい（図２４）。加えて、高密度化されたフォレスト引き出されたシートの引き出し方向における低周波数（ｆ）の雑音電力密度は、１０４であり、ＳＷＮＴおよびＭＷＮＴそれぞれの通常のろ過法生産シートに対するよりも１０倍低い（図２６）。
【０５９６】
実施例２６
本実施例はフォレスト引き出されたＭＷＮＴシートが好適に２軸強化シート配列に集成されることを示す。これらのシートは実施例２１の方法を使用して調整された。４枚重ね２軸強化シート配列が図２７に示される。長波長赤外線およびマイクロ波に対して光学的に活性なようであるカイラル構造は、配向方向が積み重ねの厚さ方向に沿って螺旋状に変わるように平行なシートの積み重ね、次いで積み重ねた配列を個々のシート厚さが約５０ｎｍであるように高密度化することにより製造できる。
【０５９７】
実施例２７
本実施例はエアロゲル類似物および高密度化ＭＷＮＴシートの機械的特性が、たとえこれらのシートがバインダー材料無しであっても予想外に高いことを示す。密度正規化機械的強度は機械的強度よりも遙かに正確に測定される。シート厚さの測定は伸長方向における長さ当たりの質量に対する最大の力の比よりも信頼性が低いからである。非高密度化シートの堆積物は１２０および１４４ＭＰａ／（ｇ／ｃｍ３）の間の引っ張り強度実測値を有する。引き出したままのＭＷＮＴシートの機械的特性測定用のストリップは１個のオリジナルシートからカットし、図２９パートＡおよびパートＢに示したような共通のナノチューブ配向方向を有するように積み重ねた。パートＡにより、工学的応力−歪みが示され、互いに積み重ねたシートストリップの異なる数を含む試料に対する最高応力において驚くべき小さい変化が示される。これらの試料の真の破損応力は、工学的破損応力を初期長さに対する破損時の長さの比を乗じることにより得られ、それは１２０および１４４ＭＰａ／（ｇ／ｃｍ３）の間で変化した。図２９のパ−トＢにより、最高の力および対応する歪みがパートＡに実験に対する積み重ねシートストリップの数の関数として示される。１８個の同一配向されたシートを含む高密度化堆積物は４６５ＭＰａ／（ｇ／ｃｍ３）の強度を有し、堆積物における隣接シートが高密度化２軸構造を製造するために直交して配向された場合の強度は１７５ＭＰａ／（ｇ／ｃｍ３）に減少した。これらの密度正規化強度は、超軽量航空機用に使用され宇宙用途としてソーラー帆船に提案されている（Ｄ．Ｅ．Ｅｄｗａｒｄｓ等、Ｈｉｇｈ  Ｐｅｒｆｏｒｍａｎｃｅ  Ｐｏｌｙｍｅｒｓ１６、２７７（２００４）参照）マイラー（登録商標）およびカプトン（登録商標）フィルムの強度〜１６０ＭＰａ／（ｇ／ｃｍ３）、および超高強度スチールシート（〜１２５ＭＰａ／（ｇ／ｃｍ３））およびアルミニウム合金（〜２５０ＭＰａ／（ｇ／ｃｍ３））にすでに匹敵するかまたは大きい。
【０５９８】
実施例２８
本実施例は同様にカーボンナノチューブシートの高い機械的特性を例示する。図３０は、引き出したままのナノチューブシートが水、オレンジジュース、およびグレープジュースのミリメートルの大きさの液滴を支持することを示す写真であり、ここでミリメートルサイズの液滴の質量は接触しているナノチューブシートの質量の５０，０００倍に達する。水性の液滴の下にあるエアロゲル領域は水が蒸発する間に高密度化された。
【０５９９】
実施例２９
本実施例は、センサー、赤外線ビーコン、赤外イメージング、およびデバイス較正用の参照信号のための安定で偏光した、紫外線、可視光線、および赤外線の白熱ランプ（図３１ＡおよびＢ）を示す。２．５％伸長の引き出されたままのシートに対する射出放射の偏光度は５００ｎｍでの０．７１から７８０ｎｍでの０．７４まで増加し、これは〜８０μｍの射出長さを備える６００μｍ長さのＭＷＮＴ束に対して以前に報告された偏光度（５００−９００ｎｍで０．３３）よりも実質的に高い。両方の偏光に対する光強度の波長依存性は黒体放射に予測された関数形に合致し、偏光度は観測された温度範囲１０００Ｋと１６００Ｋの間のシート温度に著しく依存しない。偏光子の必要性の減少または除去によるコストおよび効率の利点、およびＭＷＮＴシートにより他では達成困難な広いスペクトル範囲に渡る空間的に均一な放出が与えられる。これらの非常に低い質量の白熱エミッタの低い熱容量は、それらが真空中で０．１ｍｓ以下の観測値内でスイッチの切り替えができ、より短いタイムスケジュールで電流変調の光アウトプットが与えられる。
【０６００】
実施例３０
本実施例はプラスチック部品の間にはさまれた透明なＭＷＮＴシートの加熱によるポリマー溶接を示す。ＭＷＮＴシートはそれらがマイクロ波オーブン中でプラスチック部品の溶接に使用されることで明らかなように強くマイクロ波放射を吸収する。２個の５ｍｍ厚さのプレキシガラス（登録商標）板でＭＷＮＴシートがはさまれ、加熱を使用して互いに溶接され、ナノチューブの配向および電気伝導性が保持される丈夫で、均一で、高度に透明な界面が提供される。マイクロ波加熱は２．４５ＧＨｚで稼動する１．２ＫＷマイクロ波オーブン中であった。入力電力は水を参照に使用し、水の温度を３分間で１００℃まで直線的に上げ、この水温を１分保持し試料を炉の外に出して周囲温度まで下げることで制御された。図３３によりＭＷＮＴをはさんだシートがマイクロ波加熱を使用して互いに溶接され、ナノチューブの配向およびシートの電気伝導性が殆ど変化しない、丈夫で、均一で、透明な界面が得られた２個の５ｍｍ厚さのプレキシガラス（ポチメチルメタクリレート）板が示される。高い透明性と超熱安定性の組み合わせにより以前のマイクロ波ベースの溶接に使用された導電性ポリマーに対して見出されなかった利点が与えられる。このマイクロ波加熱プロセスはナノチューブシートで分離されたポリマーシートの堆積物からポリマー複合材、電気的に加熱されるカーウィンドウ、および高い透明性を有するカーウィンドウ中のアンテナを製造するために使用できる。ナノチューブシートは便宜的にプラスチックまたはその他の溶融性材料の表面に関連する方法で付設でき、そしてプラスチックにおいてナノチューブシートを低融点ポリマーと高融点ポリマーの間にはさんで、低融点ポリマーだけがナノファイバーシートの放射の吸収または電気的接触加熱により引き起こされる温度増加の結果として溶融する様に選択して行われる。これらのプロセスにおいてプラスチックは使用されるマイクロ波振動数範囲で重要なマイクロ波吸収を与えないように選択される。
【０６０１】
実施例３１
本実施例は引き出されたままのＭＷＮＴシートを通常の接着テープに簡単に接触させて、電気加熱のためにおよびマイクロ波吸収を与えるため使用される光学的に透明な接着性アップリケが製造できることを示す。更に本実施例はこれらの導電性ポリマーアップリケが電気的導電性に大きな変化を与えないで強く曲げることができることを示す。導電性アップリケは未高密度化ＭＷＮＴシート（実施例２１のように調整され）を接着剤裏付きテープの上に置いてプレスすることで製造できる。代わりに未高密度化ＭＷＮＴシートが接着剤裏付きテープおよび基板に同時に加圧して付着された。中間のＭＷＮＴシート無しのピール強度に対するＭＷＮＴ積層後のピール強度の比は、オーバヘッド透明体として使用されるポリエチレンテレフタレートシート上のアルミホイルダクトテープ（Ｎａｓｈｕａ（登録商標）３２２）に対して０．７、ミリメートル厚さのＡｌシートに接着した透明なパッケージテープ（３Ｍ、カタログ３５１Ｌ）に対しては０．９であった。ＭＷＮＴシートの多孔性により、未高密度化ＭＷＮＴシートが接着テープおよび接触プラスチックまたは金属の表面の間で積層される場合ピール強度は大部分保持される。図３４は、電気伝導性およびマイクロウエーブ吸収アップリケとして使用される透明な非高密度化ＭＷＮＴシートの写真である。ＭＷＮＴシートは接着テープ（３Ｍ社からの透明スコッチパッケージングテープ）に対して加圧され、それはテープ上の接着剤をＭＷＮＴシートの中の細孔を通して押し出し、別の表面に接着性能を与える（この場合１１０μｍ厚さのポリエチレンテレフタレートのシート）。ＵＴＤが透明性を例証するためにアップリケの下のペーパシートに印刷される。ＭＷＮＴアップリケ（透明パッケージングテープ（３Ｍ、カタログ３５１Ｌ）および１１０μｍ厚さのポリエチレンテレフタレートのシートの間にはさまれた未高密度化ＭＷＮＴシート）について撮られたムービーは、このアップリケが電気抵抗に重要な増加を引き起こさないで自体の上に繰り返し折り重ねができることを示す。電気伝導性の劣化無しに曲げられるこの性能はフレキシブル電子回路に重要であり、インジウム酸化錫のような通常の透明導電体には見出せない。図３４における金属ストリップはナノチューブシートとの接触形成のために使用される電極である。未折り重ねの構成（上部写真）から高度に折り重ねられた構成（ボトム写真、写真中のペーパクリップは高度な折り重ね構成を保持するために使用される）。
【０６０２】
実施例３２
本実施例により、透明なカーボンナノチューブシートが高度に弾性的変形性の電極に変換され、高歪み人工筋肉用の電極としておよび高歪みの機械的変形を電気エネルギーに変換するために、および大きい振幅の機械的振動の調節可能な減衰化のために、使用される方法を例証する。例示のアクチュエータ材料はシリコーンゴムである。１ｍｍ厚さのシリコーンゴムシート（Ｓｍｏｏｔｈ−Ｏｎ社のＥＣＯＦＬＥＸ  ００４０を使用して製造）は１０５％歪みまで伸長され、ついで１枚の引き出されたままのＭＷＮＴシート（実施例２１でのように調整）は、歪み緩和前の自己発生的接着的接触を提供するためオーバーレイされた。ナノチューブシートは場合により権利請求した液体ベースの高密度化プロセスにより目標とする弾性的特性の好ましくない影響を受けないで高密度化できる。図３５に示したように、シリコーンゴム／ＭＷＮＴシートの複合材の無荷重で得られた初期のシート抵抗値は７５５Ω／□であった。しかし、抵抗値の初期増加〜６％の後で、その後の１００％歪みまでの４回歪みサイクルの間の抵抗値は３％より未満に変化した。通常の伝導体は作動材料との電気的接触を失うことなくその様な大きい歪みを受けることが殆どできない。１００％以上の歪みを発生する電歪アクチュエーター材料との電気的接触を維持するために伝導性グリースが使用されるが（Ｒ．Ｐｅｌｒｉｎｅ，Ｒ．Ｋｏｒｎｂｌｕｈ，Ｑ．Ｐｅｉ，およびＪ．Ｊｏｓｅｐｈ，Ｓｃｉｅｎｃｅ  ２８７，８３６（２０００））、一方これらのグリースは、数千ボルトの加電圧を必要としないで大きな力と高い歪みを発生できる電歪シートの堆積物に対する電極として使用するのに適切ではない。更なる実験により、弾性的に伸長可能な基板の上に弾性の高い電極を与えるこの方法の一般的な応用性が示される。例えば、非高密度化ナノチューブシート（実施例２１でのように調整）の１２０％伸長された弾性のスパンデックス（登録商標）織物の取り付け（プレスにより、またその後で実施例２３の液体ベースの高密度化プロセスの適用により）により、弾性的に緩和できそして実質的な抵抗値変化を受けないで初期の伸長に繰り返し再伸長できるナノチューブ電極材料が結果としてもたらされる。１個以上のカーボンナノチューブシート層がナノチューブシート層の性能に望ましくない影響を与えることなくスパンデックス層の上部に適用できる。適切なスパンデックス（登録商標）ファイバーおよび／または織物はデュポン（そしてＬｙｃｒａ（登録商標）と呼ばれる）、ＤｏｒｌａｓｔａｎファイバーＬＬＣ，ＩＮＶＥＳＴＡ，およびＲａｄｉｃｉ  Ｓｐａｎｄｅｘコーポレーションで作られる。
【０６０３】
実施例３３
本実施例により、固体状態で製作されたＭＷＮＴシートの、有機発光ダイオード（ＯＬＥＤ）の特殊なタイプであるポリマーの発光ダイオード（ＰＬＥＤ）のための正孔注入電極としての用途が例証される。自立型透明ＭＷＮＴシートが固体状態プロセスを使用して製作され、透明なガラスまたはポリマー基板の上に配置され、可撓性のある、または剛性のあるＰＬＥＤが製造される。２個の活性ポリマーがデバイス中に使用された：ＰＥＤＯＴ／ＰＳＳおよびＭＥＨ−ＰＰＶである。ＰＥＤＯＴ／ＰＳＳはポリ（３，４−エチレンジオキシチオフェン（ＰＥＤＯＴ）であり，それは（ポリ（スチレンスルホネート）（ＰＳＳ）でドープされる。ＰＥＤＯＴ／ＰＳＳは１−３％の固形物含有水分散体としてＨ．Ｃ．Ｓｔａｒｋから得られ、商品名Ｂａｙｔｏｎ（登録商標）Ｐとして販売される。ＭＥＨ−ＰＰＶは既知の方法で合成され（Ｃ．Ｊ．Ｎｅｅｆ，Ｊ．Ｐ．Ｆｅｒｒａｒｉｓ，Ｍａｃｒｏｍｏｌｅｃｕｌｅｓ  ３３，２３１１（２０００））、それはポリ（２−メトキシ−５−（２’エチル−ヘキシルオキシ）−ｐ−フェニレンビニレン）である。ＰＥＤＯＴ／ＰＳＳは引き出されたままのＭＷＮＴシートのシートの高密度化の間の平坦化のために、そして正孔輸送体およびバッファー層として使用され、それはＭＷＮＴからの正孔注入に対するバリアを減少する。ＭＥＨ−ＰＰは光電子放射層として働く。ＰＥＤＯＴ／ＰＳＳは第一にＭＷＮＴシートの上にスピンキャストされた。（２５０ｒｐｍで１分間、次いで過剰な溶液を除去するため７６０ｒｐｍで追加的１分間）。１１０℃で１時間乾燥後、ＭＥＨ−ＰＰＶの放射層が第二のスピンキャスティングプロセスで堆積された（３０００ｒｐｍで３０秒）。ＭＷＮＴシートアセンブリを不活性雰囲気中で一晩乾燥後、デバイス陰極が追加され、それはカルシウム（３０ｎｍ）およびアルミニウム（２０ｎｍ）の２層で構成され、おのおのは熱的蒸発で連続的に堆積された。上記デバイスの輝度特性評価により２．４ボルトの低いターンオン電圧および５００ｃｄ／ｍ２の最高輝度が示された。同様なデバイスがＰＥＤＯＴ／ＰＳＳおよびＭＥＨ−ＰＰＶを使用して構築された、しかしＭＷＮＴシート無しでは非常に抵抗が高く、光放出は示されなかった。ＰＥＤＯＴ／ＰＳＳ層を使用しないで製作したデバイス（それはＭＷＮＴシートに侵入し正孔輸送および平坦化を与える）は、高い輝度を示すが、より高いターンオン電圧を必要とし、デバイスの寿命は短い。図３６は固体状態で製作したＭＷＮＴシートを正孔注入電極として使用するポリマーベースのＯＬＥＤを示す。透明なＭＷＮＴシート、ＰＥＤＯＴ／ＰＳＳ，およびＭＥＨ−ＰＰＶのアセンブリが全体の画像面積を被覆し、一方Ｃａ／Ａｌ陰極は放出ドット上だけである。典型的な輝度は３５０ｃｄ／ｍ２（１５ｍＡで）、でありそれは更に５００ｃｄ／ｍ２まで増加された。増加された正孔注入は、先端上およびナノチューブの側部の高い局所的電界およびナノチューブシートとデバイスポリマーの３次元的相互浸透により起こる。ナノチューブシートを使用する以前の無機発光ダイオードに対して正孔注入は１個の平面に限定された（Ｋ．ＬＥＥ，Ｚ．Ｗｕ，Ｚ．Ｃｈｅｎ，Ｆ．Ｒｅｎ，Ｓ．Ｊ．Ｐｅａ���ｔｏｎ，Ａ．Ｇ，Ｒｉｎｚｌｅｒ，Ｎａｎｏ  Ｌｅｔｔｅｒｓ  ４，９１１（２００４）参照）。
【０６０４】
実施例３４
本実施例は引き出されたままのＭＷＮＴシートを多孔性でないペーパの上に転写し、引き出されたままのシートを高密度化することにより、ＭＷＮＴシートを含む電気伝導性の印刷テープが製造でき、可撓性基板上の印刷電子回路に使用できることを示す。自立型のＭＷＮＴシート（実施例２１の方法で作られた）は、多孔性でないペーパ（（ＷＷＲ２００５カタログ番号１２５７８−１２１）、実験室でサンプルの重量測り取りに使用される）、の上に配置され、本発明者の実施例２３の液体浸潤／液体蒸発ルートを使用して高密度化された。高密度化の後、エアロゲルナノチューブシートは厚さ〜５０ｎｍに収縮し、機械的に丈夫な電気的導電層を形成した。高密度化シートを裏返して標準的筆記ペーパの上に置き、鋭い物体を使用して多孔性でない支持ペーパの上に書き付けした。ナノチューブシートは多孔性でないペーパから普通紙に転写された（図３７）。最も重要なことは、転写されたナノチューブシート領域の光学顕微鏡観察は、印刷テープにあったナノチューブの配列が多孔性ペーパへ転写されたナノチューブパターンに保持されるということを示している。従って転写された回路パターンにおけるナノチューブの配向は、画像生成および画像転写のシートの間の相対的な配向を変えることによって自由に制御できる。本実施例において、画像生成シートはナノチューブシートでオーバコートされた多孔性でないペーパであり、画像転写シートはナノチューブシート部分が転写された多孔性ペーパである。未高密度化ナノチューブシートは同様に印刷電子回路要素（単純に高密度化プロセスを除いて）に使用できる。このプロセスは高密度化シートを使用するそれよりも魅力が少ない。ナノチューブが書き付け道具の下でない多孔性ペーパの部分に転写されたからである。それでもやはり、転写されたナノチューブは、偶然に転写されたものよりもより強固に多孔性ペーパに結合され、そこで後者は意図的に転写されたナノチューブをかき乱すこと無く容易に掃き除かれる。
【０６０５】
実施例３５
本実施例は、実施例２１のプロセスで製造されたナノチューブシートが、その中でナノファイバーの束が枝分かれしその他の枝と再結合し引き出し方向に直交した横方向の接続性を有したネットワークを形成する、一種の自己組織型織物であることを示す。図２８のＳＥＭ顕微鏡写真はこの枝分かれおよび枝の再結合を示す。引き出し方向の配向からのフィブリルの逸脱はスケール依存であり、したがってより低倍率においてよりもこの高倍率においてより大きく現れる。フィブリル分岐はシートを通して連続的であり、それにより横方向に延びた本質的に相互接続したフィブリルネットワークを作る。
【０６０６】
実施例３６
本実施例により、自立型の固体状態で引き出し製作されたＭＷＮＴシートリボンが都合よく引き出し・撚糸され、均一な直径を有する大きな直径の糸を形成できることが例証される。１０．５ｃｍ長さの３ｃｍ幅の、引き出されたままのナノチューブシート（実施例２１でのように作られた）は、シートの引き出し方向に沿って自体の上に折り重ねされ、ほぼ同じ長さを有する擬似的円形アセンブリを製造した。片方の端部は紡錘の先端に付設され、残りの端部は固定の銅線に付設された。撚りを導入することにより、均一な紡糸糸が〜２０００ターン／メートルの撚りレベルで形成された。得られた紡糸糸の直径は約５０μｍであった。無撚から５０００ターン／メートル撚りの抵抗変化は約１２％であり、相互接続したフィブリルネットワークにより紡糸糸における電気的経路の大部分が与えられることが示され（図４７）、撚糸プロセスで形成された新しい接触は電気伝導性の重要性の少ない決定因子であることを示した。
【０６０７】
実施例３７
本実施例は基板に付設された高密度化ナノチューブシートからカーボンナノチューブ糸の引き出し・撚糸紡糸の方法を記載する。その様なプロセスの利点は、それによりナノチューブシートの製作および貯蔵が可能になることである。引き出されたままの自立型ＭＷＮＴシート（実施例２１でのように製造）の３層が基板（例えばガラス、プラスチック、または金属箔）の上に配置され、液体を使用して（実施例２３のプロセス使用）高密度化された。マイラーのようなプラスチック基板が最も好適であった。高密度化シートの所望の幅は、引き出し・撚糸紡糸プロセスを開始するための接着テープを使用して容易に基板から引き剥がされた。引き剥がされたシートストリップの一端を撚糸し、同時に糸を引き出すモータに取り付けることにより、均一な直径の紡糸糸が得られた。このプロセスは、初期に一緒に積層される引き出されたままのナノチューブシートの数を単純に増加してより厚い糸を生産することにも拡大適用できる。積層されるシートの数は３から５次いで８個のシートに増加された。
【０６０８】
実施例３８
本実施例は撚糸で得られた螺旋角度に引っ張り強度が依存すること、並びに液体処理による糸の高密度化の主要利点を示す。糸に撚りが無くフォレストからから引き出されたままで使用された場合、糸の機械的強度は弱すぎて本出願人らの装置では測定できなかった。同様に撚糸前に引き出されたリボンの高密度化により、適用した撚りが非常に低い場合でさえも、これらのリボンから均一な厚さを有し均一な撚りが入った糸を得ることが可能になった。予備的に適用される液体ベースの糸の高密度化がない場合のその様な低い撚りの適用（螺旋角度５°に対応）では、不均一な撚りおよび直径が得られた。得られた実験結果は図４８に示される。丸を使って描写された図４８におけるデータポイントは、丸は実施例２の方法を使用して紡糸された１８−２０μｍ範囲の直径に対応する。撚りなしのデータ（四角で表示）を測定するのに十分な機械的強度を得るために糸は液体処理を使用して高密度化された糸でデータを得た。無撚糸は実施例１のフォレストから引き出された〜５ｍｍ幅のリボンから得られ、次いでエタノールを使用して高密度化された（実施例２３におけるナノチューブシートに実施されたように）。本実施例では、このどちらかと言えば範囲の広いリボンが使用されたが、記載された強化効果はより狭い糸に対しても当てはまる。この液体処理の効果（液体吸収、液体蒸発の間のフィラメント高密度化も含む）により強度が劇的に増加し、並びに引張強度が増加した。得られた糸は非円形の断面を示した。５°撚りの糸は長さに沿って均一な撚りに達することができなかったので、この試料は同様に撚糸の後にエタノールで高密度化された。
図４８で見られるように、ピークの引っ張り強度〜３４０ＭＰａが２０°付近の螺旋角度で達成できる。液体の予備的処理がない場合（実施例２３のナノチューブシートで記載したように）図４８のゼロ撚りに対するデータポイントは引っ張り応力スケールでゼロ付近であろう。同様に、溶剤高密度化のない場合の５°撚りのデータポイントは非常に減少した強度に対応するであろう。図４８に示したように、過度の撚りも強度を減じる。無撚糸に７０°の撚りを追加すると引っ張り強度は半分に減じる。高度な撚りは破損応力を減じたが、図４９に示したように中程度撚糸の糸よりも高い歪みを有した（図４８の試料と同一もので引っ張り歪みを測定）。非常に重要なことは、図４８のデータ（四角のデータポイント）は、撚りが適用されない場合でさえも液体処理によって有用な強度が得られることを示すことである。
【０６０９】
実施例３９
本実施例は糸の引っ張り強度が糸の直径の増加で減少することを示す。糸の紡糸方法は実施例２のそれと類似である。糸の直径は紡糸されるリボンの幅により制御され、図５０のデータポイントは３−２７ｍｍ範囲のリボン幅に相当する。糸の引っ張り強度は撚り角度に依存するので糸直径を変更する間撚り角度は一定に保持された。図５０に見られるように、撚りの高い（〜５０°）撚り糸（三角のデータポイント）は、より低い撚り糸（〜１５°）（丸のデータポイント）よりも糸直径の増加に伴う強度減少をより受けにくい。破損歪みはより弱く、糸直径に対する依存性は無視できる。糸は一貫して１０％歪みの付近で（図５１）糸直径に独立して破損する。
【０６１０】
実施例４０
本実施例は、撚りがその後で反対方向に等しい撚糸を受けて除かれた場合でも、撚りが劇的に糸引っ張り強度を増加することを示す。図５２に示す両方の糸は同じナノチューブ・フォレストおよび同じ幅のリボンから調整された（実施例２の方法を使用して）。従って糸の断面を通過するフィブリルの数は保持された。糸Ａに対する撚りは時計方向に２６０００ターン／ｍ、２８°の撚り角度である。糸Ｂに対して２６０００ターン／ｍ時計方向撚りはまずロック安定化糸を形成して導入され、次いで全ての撚りを開放するため反時計方向に同じ撚りが導入された。ここで留意すべきことは、撚りの脱挿入の結果による糸直径の増加（図５２のＡおよびＢのＳＥＭ顕微鏡写真を比較）は比較的小さいことである。糸Ａに対する破損の引っ張り力は２４ｍＮで糸Ｂに対しては１４ｍＮである。結果的な引っ張り強度は糸Ａに対して３３９ＭＰａで、糸Ｂに対して１１３ＭＰａである。撚りの全く無い糸の引っ張り強度は低すぎて本出願人らの装置でも測定できず、これらの測定結果は加撚および解撚の正味の効果は劇的に引っ張り強度を増加し、撚りの維持は引っ張り強度を更に増加できることを示す。高強度と高靭性の両方を有するナノチューブ／ポリマー複合材の形成に使用するために丈夫な無撚糸は強く望まれているので、仮撚り（後に撚りの脱挿入を続ける撚りの挿入）が糸強度を劇的に増加できるというこの驚くべき発見は非常に重要である。この発見により図４４−４６に記載の仮撚り紡糸装置の開発動機付けが与えられる。
【０６１１】
実施例４１
本実施例は基板フィルム（プラスチック、金属箔、またはテフロン（登録商標）フィルムなど）に付設したフォレストからカーボンナノチューブ（ＣＮＴ）シートが引き出しでき、高密度化、および心棒巻取りができることを示す。このプロセスの実現可能性の例証は、接着剤なし、接着剤コート、および弾性基板についてそれぞれ実施例２３、３１、および３２に与える。図５３および５４はそのようなプロセスの概略説明である。図５３の要素５３０２は実施例１に記載されたように調整されたナノチューブ・フォレストである。要素５３０１は成長基板、要素５３０３はフォレストから引き出されたナノチューブシート、要素５３０４は基板フィルム、および要素５３０５は基板フィルムに貼り付けられたナノチューブシートである。貼り付けられたナノチューブシートは液体（要素５３０６）を使用して高密度化され、ヒータ（要素５３０７）で乾燥され、次いで心棒の上に巻き取られる。ここでローラー（２個）は白抜き丸で表され、そして心棒（３個）は塗りつぶし丸で表される。プロセスを繰り返すことによって、多層のナノチューブシートが基板フィルムに適用できる。そのプロセスの変形が図５４に図示される。収集されたシートを高密度化するために、液体の代わりに、液体蒸気（要素５４０６）が使用され高密度化シート（要素５４０７）は心棒上に巻き取られる。要素は、ナノチューブ・フォレスト用の基板（５４０１）、ナノチューブ・フォレスト（５４０２）、ＣＮＴシート（５４０３）、基板フィルム（５４０４）、基板フィルムに貼り付けられたＣＮＴシート（５４０５）、蒸気の供給のための加熱システム（５４０６）、基板フィルム上の高密度化ＣＮＴシート（５４０７）、基板フィルム供給の心棒（５４０８）、ナノチューブシートと基板フィルムの一体化のためのローラ（５４０９）、および収集心棒（５４１０）である。図５３および５４における各々のローラは場合により、積層されたナノチューブシートと基板フィルムの各々の側の上に１つある、対ローラで置き換えできる。重要なことは、図５３および５４の装置で製造された高密度化ナノチューブシートは、後で心棒から巻き戻され、自立型の高密度化シートを形成するための糸の撚りベースの紡糸用に（実施例３７参照）、またはナノチューブシートの選択された部分のその他の基板への機械的転写（実施例３４参照）用に、基板フィルムから分離されることである。同様に、基板は、ナノチューブシートの貼り付けの前に引き伸ばされる弾性フィルム（または織物）（実施例３２参照）、または接着剤コートされた基板シート（実施例３２参照）であってもよい。引き伸ばしは、基板供給および基板フィルム／ナノチューブシートの巻き取り心棒およびこれらの心棒の間のローラー（またはローラー対）の相対的回転速度を制御することによって実行できる。
【０６１２】
実施例４２
本実施例により、ナノチューブシートがフォレストから引き出され、接着剤コートの基板フィルムに付設され、第二のフィルム（プラスチック、金属箔、またはテフロン（登録商標）フィルムなど）で密封され、そして心棒に巻き取られるプロセスが例示される。図５５はプロセスの概略図である。図５５の要素５５０２は実施例１に記載のように調整されたナノチューブ・フォレストである。要素５５０１は成長基板、要素５５０３はフォレストから引き出されたナノチューブシート、要素５５０４は接着剤コートされたフィルム１、および要素５３０５は接着剤フィルム１に付設されたナノチューブシートである。付設されたナノチューブシートはフィルム２（要素５５０６）でシールされ、はさまれたナノチューブシート（要素５５０７）は心棒に巻き取られる。フィルム２は後でナノチューブシート／フィルムアセンブリから分離される。ナノチューブシートの多孔性のためにテープ接着性は残留し、接着シート付きナノチューブシートは好適に所望の表面に適用できる。図５５中、ローラは白抜き丸で、心棒はベタ丸で表される。
【０６１３】
実施例４３
本実施例は２個のナノチューブ・フォレストの側部からカーボンナノチューブの単糸を紡糸する方法を例示する。２個のナノチューブ・フォレストは、それらのフォレストの上部がナノチューブ・フォレストの間でフォレスト相互間の接触または最近接のどちらかになるように、近接して配置された。狭いナノチューブリボンがこれらの２つの積み重なったフォレストから同時に引き出され、紡錘の先端に付設され、撚糸と引き出しを同時に行って未合撚のナノチューブの単糸が与えられた。
【０６１４】
実施例４４
本実施例はナノチューブシートの引き出し開始時の方法を示す。最初に、場合によりナノチューブ成長に使用されるシリコンウエハ基板の裏面に直線をスクラッチで入れ、ウエハは２個のフォレストセクションに分解される。次いで２個のフォレストセクションは好ましくは元のスクラッチ方向に直交して分離される。ナノチューブ束はフォレスト中で相互接続しているので、ナノチューブシートはフォレストの２個の側壁の間で形成される。この構成では、ナノチューブが両側から供給されるので許容されるシート生産速度は２倍にできる。スクラッチラインはフォレスト成長の前でも後でも製造できる。
【０６１５】
実施例４５
本実施例により、カーボンナノチューブシートの堆積物が輪郭表面上に堆積でき、この表面を高密度化でき、ナノチューブシート配列中の形状にこの輪郭形状が保持される方法が例証される。例えば、この例証の応用により、輪郭複合材（航空機パネルなど）中の層としてカーボンナノチューブシートの堆積を可能にし、航空機の氷付着防止用の輪郭加熱要素として、またはエネルギー貯蔵と自動車用の輪郭パネル構造体成分の両方を与える輪郭超コンデンサとして利用可能である。この例証に使用された輪郭表面は卵型のプラスチックボトルであった。卵型断面の長軸と短軸は底部で４．１ｃｍと２．７ｃｍ、そこから４．３ｃｍの高さで３．６ｃｍと１．８ｃｍであった。ボトルの低いパート区分が輪郭プロセスに使用された。吸収性材料（２枚重ねのセルロース製ティッシュペーパの１枚）をボトルに巻き付けた。このテッッシュをイソプロピルアルコールで濡らした後、未高密度化の４ｃｍ幅のナノチューブシート（実施例２１のように調整された）がボトルの底部の側面の周りに巻きつけられた。（ファイバーの配向方向は円周方向になる）。イソプロピルアルコールが乾燥され、これによりナノチューブシートはボトル形状で高密度化された。このプロセスは２０から３０回繰り返され、ボトルの底部領域の形状を有するナノチューブシートの高密度化堆積物が製造された。ナノチューブシートおよび付設ティッシュペーパシートをボトル心棒から取り外してもナノチューブシート堆積物はボトル形状を維持していた。更に荷重をかけてシート堆積物を平面にした後この荷重を取り除くと、この輪郭形状は回復した。
【０６１６】
実施例４６
本実施例により接着剤、ピン配列、または接着剤とピン配列の組み合わせを使用する、ナノチューブ・フォレストからナノチューブのシート、リボン、リボン配列、糸、または糸配列の引き出しを開始するための方法が記載される。興味深いことに、本発明者らは接着テープをナノチューブ・フォレストの上部または側壁（エッジ）のどちらかに接触させることが、シートの引き出しの開始を可能にする機械的接触を提供するために役に立つことを見出す。実施例１のように準備されたナノチューブ・フォレストを使用して、様々な接着剤タイプがシート引き出しに良好に機能し、接着剤付きのそれには３Ｍ社のポストイットノート、スコッチ透明テープ（３Ｍの６００）、スコッチパッケージングテープ（３Ｍ３８５０シリーズ）、およびＡｌフォイルダクトテープ（Ｎａｓｈｕａ３２２）が挙げられる。接着剤ストリップの直線的接触（接着剤ストリップが引き出し方向に直交するように）が高度な構造的完成度のシートの引き出しの開始のために特に効率的である。この上部コンタクト方法が特に有益である理由は、ナノチューブ・フォレストは非直線的な側壁を有するのが典型的であり、接着剤ストリップを直線的に（または適切に間隔をおいたピンの直線的な配列で）使用することにより、フォレストの引き出しに対して直線的な接触が提供されるからである。密に間隔をおいたピンの配列もまたシートの引き出しの開始のために有効に採用される。ある実験において、ピン配列はピンの単一ラインから成った。この場合では、紡糸のために必要な機械的接触はナノチューブ・フォレストの中に直線のピン配列の部分的挿入で開始された。ピンの直径は１００ミクロンであり、ピンの先端は１ミクロン未満であり、隣り合うピンの突端の間の間隔は１ｍｍ未満であった。フォレスト高さの１／３と３／４の間（２００および３００ミクロンの間の範囲で）のピン挿入を使用して満足できるシート引き出しが達成された。各区分に分離された線状配置の接着剤パッチまたは線状配置のピンを使用して、多重のリボンまたは糸は同様に開始できる。線状配置の長さに沿った接着剤パッチ間の分離距離は、リボンの幅または糸製造（例えば、撚りベースの紡糸、仮撚りベースの紡糸、液体による高密度化ベースの紡糸、またはこれらの組み合わせ）に使用されるシートストリップの幅を決定する。撚りの導入の間のような隣接するリボンまたは糸の加工時の干渉を避けるため、引き出しの開始において線状配置におけるシートストリップのパッチまたはピンパッチの機械的な分離が有効に採用される。隣接するストリップの引き出し・撚糸により、異なる直径の糸（場合により異なる直径を有する異なる糸を組み合わせて重ね合わせ糸を製造する）を生成するために、引き剥がし方向に沿って異なる長さを有する接着剤パッチ（またはピンパッチ）の使用は有効に採用される。異なる撚りの度合いおよび撚りの方向が、区分けされた接着剤またはピンストリップを使用して引き出された異なる単糸に選択的に好ましく適用される。これらの異なる単糸は場合により自由に選択された重ね合わせ数を含む糸に重ね合わせできる。重要なことは、異なる直径の単糸を重ね合わせ糸にする上記方法を使用することは、高度に密度を高くした重ね合わせ糸を製造するために使用できることである。より小さい直径の単糸はより大きな直径の単糸の間の空隙を充填することを支援できるからである。
【０６１７】
実施例４７
本実施例は発明の実施形態の紡糸ナノチューブ糸が通常の織物に簡単に挿入でき、それにより電気的相互接続、センサー、およびその他の電気的要素を織物に与えることができることを示す。図４２の光学顕微鏡写真は、直径４０μｍの溶融紡糸フィラメントを含む通常の織物に２本合わせのＭＷＮＴ糸（１２μｍ直径の単糸を含む）を挿入したものを示す。挿入方法は元の織物中のフィラメントの末端にナノチューブ糸（実施例４のプロセスで製造）を結びつけ、ナノチューブ糸が織物中に引き入れられるようにこのフィラメントを織物から引き出すことにより実行される。
【０６１８】
実施例４８
本実施例により微細および超微細なナノファイバー糸がボビンで巻き取られる間に撚りが導入される、新規な連続紡糸装置が例示される。装置は図３８に概略的に示され、「Ｅｌａｂｏｒａｔｉｏｎ  ｏｎ  Ｔｗｉｓｔ  Ｉｎｓｅｒｔｉｏｎ  ａｎｄ  Ｆｉｌａｍｅｎｔ  Ｓｔｏｒａｇｅ  Ｍｅｔｈｏｄｓ  ｄｕｒｉｎｇ  Ｓｐｉｎｎｉｎｇ」のセクション５に記載される。本実施例における紡糸装置は、紡錘、巻き取り糸ガイドに付設されたドーナツ形状の巻き取りディスク、電磁石、および典型的にはスチール製で強誘電体の紡錘基部と接触するドーナツ形状の金属磁気ディスクを具備する。ドーナツ形状の巻き取りディスクの直径は２０ｍｍ、厚さは３ｍである。使用されたロビンは典型的には直径５ｍｍ、長さ３０ｍｍである。紡錘は可変速ＤＣモータで駆動され、コンピュータインターフェイスを介してコントロールされ、最高速度１５，０００ｒｐｍを有する。電磁石は、巻き取りディスクに変更可能なブレーキ力を導入するために使用され、紡錘に相対して角速度を減少する。紡錘軸の周りで引き抜きナノファイバーアセンブリの回転により撚りが導入され、糸が形成され、巻き取りディスクのより遅い回転によって紡糸糸は紡錘上に巻き取られる。有利な点として、撚りレベルと紡糸速度は独立してモータ速度と印加磁界を規制する電子インターフェイスにより独立して制御できる。このシステムにより紡糸糸にかかる張力は最小化でき、紡糸糸のブレーキ力を高くまたは低くして取り扱いできる。同じ装置はマルチシングルストランド糸を連続的に製造するために多数のシングルストランド糸の重ね合わせに使用できる。その場合ナノチューブ・フォレストは未合撚糸のリールで置き換えされる。
【０６１９】
実施例４９
発明者らはフォレストにおけるナノチューブの密度が低すぎると糸としての紡糸またはリボンまたはシートとしての引き出しが困難になることを見出す。これは図５６に図示され、そこには成長物の基板のＳＥＭ顕微鏡写真が紡糸可能フォレストと事実上紡糸できないフォレスト（ナノチューブを取り除いた後で）に対して比較される。ここで成長物基板上の小直径の孔はＭＷＮＴの成長点に相当する。ナノチューブ直径（約１０ｎｍ）は、これらの紡糸可能フォレストと事実上紡糸できないフォレストの両方に対して殆ど同じである。しかし、本発明者らはナノチューブ・フォレスト基部の面密度が高度に紡糸性のあるナノチューブ・フォレストに対して９００−２０００億ナノチューブ／ｃｍ２であり、それと比較して、紡糸が困難または不可能な低密度なナノチューブ・フォレストに対して９０−１２０億ナノチューブ／ｃｍ２であることを観察した（成長基板上のピット（孔）密度を数えて）。同様に、本発明者らはナノチューブにより占有されたフォレスト基部の面積の割合が高度に紡糸性のあるフォレストに対してより高く（７％−１５％）、それと比較して紡糸が困難または不可能なナノチューブ・フォレストに対して１．１％−２．５％であることを観察した。
【０６２０】
実施例５０
本実施例によりナノチューブシートは基板上に堆積でき、液体浸潤法を使用して高密度化され、そして基板から剥離して自立型の高密度化シート配列が得られることを例証する。本例証の重要性はそれにより心棒上での高密度化ナノチューブの貯蔵、およびその後の利用のためにシート基板（典型的にはプラスチックフィルムキャリア）からのこの高密度化シートの取り出しが可能になることである。引き出されたままの３、５、または８層の自立型ＭＷＮＴシート（実施例２１で製造）は基板（例えばガラス、プラスチックまたは金属箔）の上に配置され液体を使用して高密度化される（実施例２３のプロセス使用）。マイラーフィルムのようなプラスチック基板が最も好適に使用される。高密度化シートのどんな所望幅（または全幅）もシート除去プロセスを開始するための接着テープを使用して基板から容易に剥ぎ取られる。
【０６２１】
実施例５１
本実施例は非常に薄い高密度化カーボンナノチューブシート堆積物（厚さで１５０ｎｍより小さく）が貯蔵のために心棒に巻かれ、出荷され、その後利用のためこの操作の間に支持基板なしキャリアシート付き（実施例５０のマイラーフィルムなど）ナノチューブシート巻き戻しができることを示す。この例証は２個の自立型高密度化ナノチューブシート堆積物をプレス（実施例５０のプロセスでマイラーフィルム基板から剥ぎ取られた後で）し、２個のナノチューブシート堆積物は互いに張り付く傾向は顕著でなかったことを観察したことにより提供された。
【０６２２】
実施例５２
本実施例は液体高密度化ナノチューブシート堆積物がセルロースティッシュペーパで形成でき、ナノチューブシートまたはリボンは容易にセルロース基板から剥ぎ取られ、これらのリボンは丈夫なナノチューブ糸を作るため撚糸できることを示す。研究したシート堆積物／ティッシュの積層物は実施例４５のように製造された。ナノチューブシート重ね物は卵型断面の心棒の上に形成された結果の輪郭があるにも拘らず、ナノチューブシート堆積物の全幅（４ｃｍ）または狭いリボンはセルロースティッシュの基板から均一に引き出しできた。ティッシュの基板から引き出されたリボンは（３ｍｍおよび５ｍｍ幅で）撚糸紡糸され、丈夫なナノチューブ糸が製造された。
【０６２３】
実施例５３
本実施例により、２つの異なるファイバー材料によるファイバー複合材を製造する撚りベースの方法が例証される。１つは電気伝導性のカーボンナノチューブで、残りは電気絶縁性のセルロースマイクロファイバーである。同様に本実施例により、撚り糸の外側表面に絶縁性マイクロファイバーまたは電気伝導性のカーボンナノファイバーのどちらかを与える方法が例証される。更に、この例証により、カーボンナノチューブ糸がどのように絶縁層に被覆されるかが示される。同様に、セルロースシートを溶融性ポリマーのマイクロファイバー（ポリプロピレンまたはポリエチレンベースの不織紙）を含む同様なシートで置き換えて、この実施例の方法は、熱またはマイクロ波加熱による糸におけるナノファイバー上へのポリマー溶融の前に撚糸または仮撚糸する、ポリマー／ナノチューブの複合糸の製造に使用できる。この例証には実施例４５の方法を使用して輪郭付けされたティッシュペーパ／ナノチューブ複合材の堆積物が使用される。複合材堆積物から３ｍｍ幅のリボンはナノチューブ配向方向に平行にカットされ、撚糸され、中程度の強度の糸が与えられる。明らかに卵型心棒上の輪郭付け（円周方向にナノチューブファイバー方向を有して）のために、発明者らは（撚りの方向に依存して）絶縁セルロースマイクロファイバーまたは電気伝導性カーボンナノチューブのどちらかが撚り糸の表面に現れることを見出した。
【０６２４】
実施例５４
本実施例により、ボロメータを製造するための異方性の高いカーボンナノチューブシートの応用が記載される。ナノチューブアセンブリは感応性材料としてよりも熱配給材料として使用される。本発明の固体状態引き出しＭＷＮＴナノファイバーシート（調整は実施例２１参照）の極めて高い熱拡散性（０．１ｍ２／ｓ以上のＤ）および熱伝導性（Ｋ＝５０Ｗ／ｍＫ）により、急速で異方性の高い列への温度変動および／またはマトリクスアドレス付け可能なセンサーの行電極の最小化エネルギー損失が可能になる。電気信号はナノチューブシート電極界面での加熱を介して確立される。熱画像ディスプレイの形成プロセスは図５９Ａ−Ｃに示される。図５９Ａは２個のホルダ５９０１と５９０２の間に吊るされた自立型ＭＷＮＴシート５９０２を示す。図５９Ｂの基板５９０４（２個の直交配列されたナノチューブシートを支持するフレームとして働く）は、ポリカーボネートまたはガラスファイバーシートのような絶縁性誘電材で形成される。行の金属電極パッド５９０６は基板５９０４の上部に形成される。列の電極パッド５９０５は基板５９０４の別の側に形成される。温度感応層５９０８は温度変動に応答性のある材料で電極パッドの上に形成される。幾つかの実施形態において温度感応層は二酸化バナジウム（またはその他の適切な半導体材料）で形成される。二酸化バナジウムは室温で大きな抵抗温度係数を示し、金属電極／半導体層／ナノチューブアセンブリ／半導体層／金属電極、で構成される全回路の直列抵抗を変化させる。その他の実施形態において、温度感応材料５９０８は電極の片側に熱電対材料（例えば鉄）、別の側にコスタンタンで形成される。カーボンナノチューブアセンブリは熱を両側に供給する。熱電対層は温度変動を熱電気電位差に変換する。一旦電極が形成されると高度に整列したＭＷＮＴナノファイバーシートは、互いのそれぞれのシートのナノチューブの配列を互いに直交するように配置して基板の両側に付着される。懸濁ＭＷＮＴシートの高度に異方性の熱伝導性および電気伝導性により、ナノファイバー配向と直交方向の間の横方向クロストークを最小化し、熱放射物体の高解像度画像形成が可能になる。
【０６２５】
実施例５５
本実施例は、どのようにして極めて低い１／ｆ（ｆ：周波数）ノイズおよび低い抵抗温度係数（実施例２５参照）が、本発明の幾つかの実施形態に従って、ＭＷＮＴカーボンナノチューブを精密レジスタとして応用可能になるかを例示する。図６０にデバイスの概略が示される。場合によりスクリーン印刷による電極堆積の前に自立型ＭＷＮＴシート５９０２（場合によって実施例２１のプロセスで調整）が、金属電極６００１および６００２を含む基板６００４の上に重ね合わされる。基板６００４はアルミナのような低い熱膨張係数を有する支持誘電材料である。基板へシートを付設した後、ディスク全体は実施例２３のプロセスを使用して液体高密度化される。乾燥後、フィルムは表面に対して強い接着性を示す。抵抗に関する環境の影響を回避するためナノファイバーシートレジスタは有機発光ダイオードのそれと同じ技術を使用してパッケージ化されるのが好ましい。製作時のレジスタは極めて低い抵抗温度係数（α＝７．５×１０−４Ｋ−１）および低１／ｆノイズを示す。
【０６２６】
実施例５６
本実施例により、本発明の幾つかの実施形態に従って電磁シールド（ＥＭ）のためにスクリーンの製作が例示される。その様なＥＭシールドデバイスの概略例示が図６１に示される。場合によりこのＥＭシールドスクリーンは、固体状態でナノファイバー引き出しプロセス（実施例２１）を使用し、表面に付設し、（実施例１８にあるようなシート堆積プロセスを使用し、実施例２３に示したような選択的シート高密度化プロセスを使用して）、自立型透明シートとして製作できる。ナノチューブ配向は場合により有効なＥＭシールドを得るためにディスプレイスクリーンの前面透明電極のパターニング方向に沿って配列できる。代わりに、ＥＭシールドはシート堆積物の配向方向が同じ方向でないように（スクリーンに対する偏光効果を排除する目的で）したナノチューブシート堆積物を含んでもよい。
【０６２７】
実施例５７
本実施例により、本発明の幾つかの実施形態に従って、高度に整列された多孔性ＭＷＮＴナノファイバーシートのガスセンサホスト材料としての用途が例証される。ＭＷＮＴそれ自体は吸着ガスに対して感応性は高くない。しかしＭＥＮＴの懸濁シートは機械的に丈夫でナノチューブ配列方向に沿っておよび直交した方向に対して多孔性で非常に異方性の導電性を有する。この異方性の係数は通常２０以上だが、機械的処理により容易に１００以上まで増加できる。ＭＷＮＴを感応化するために懸濁液からのＳＷＮＴがＭＷＮＴ上に堆積される。（液体分散物からのＳＷＮＴの堆積のように）、またはＭＷＮＴの上にＳＷＮＴを成長させる（公知のＣＶＤプロセスによる）。１つの実施形態において（図６２Ａで例示）、ＭＷＮＴシートはすでに堆積された電極６２０１、６２０２，６２０３、および６２０４がある誘電性基板（ガラス、またはセラミックなど）の上に堆積される。別の実施形態において、基板における開口はガスが堆積されたＳＷＮＴを含む多孔性ＭＷＮＴを通過可能にする。その結果ＭＷＮＴを横断する導電性は固有の特性としてガス環境に非常に鋭敏な堆積ＳＷＮＴ６２０６の導電性により決定される。図６２ＢによりＳＷＮＴシート（ろ過で製造されたＨｉＰｃｏナノチューブペーパ）のベンゼンおよびアルコールの蒸気に対する高い感応性が例証される。各々のガスへの暴露および測定サイクルの後でデバイスの感応性表面は、ホストＭＷＮＴに沿った、即ち、図６２Ａの電極６２０１、および６２０２への電流の印加によって場合により３００℃までＭＷＮＴシートを加熱することによって回復される。
【０６２８】
実施例５８
本実施例により、本発明の幾つかの実施形態に従って、ナノチューブシートおよび糸がアンテナとして使用される応用が例証される。実施例２１のナノチューブシートを含むこのようなアンテナは透明であり、また発明の実施形態のナノチューブ糸をまばらに織り込んで透明な織物にすることに基づいたアンテナの場合である。光学的に透明なアンテナは、バーコードに重ねられた高周波認証（ＲＦＩＤ）タグ、絵画、光フレーム、ディスプレイ等のような光学的な視認が必要な構造体の上に積層できる。上記実施形態のような幾つかの例において、アンテナは図６３に示したような構造を有し、その様なアンテナはマイクロストリップライン型のフィーダを備えている。その様なフィーダは銅のラインまたはその他の導電体ストリップであり、別のナノファイバーシートまたはＩＴＯ膜のような透明体であることもできる。幾つかの実施形態において、５−１０ミクロンのポリマーの薄い絶縁層および１枚のナノファイバーシートで作られたアンテナリフレクタ面がマイクロストリップライン型のフィーダにコーティングされ、または良好な導電性のために糸を有した数枚のシートが上部に積層される。アンテナの共鳴波長はナノファイバー要素Ｌの長さにより調整でき、それは場合によりナノファイバーシートまたは糸が紡糸されたナノファイバー・フォレスト配列から誘導された平均的な厚さを有する。
【０６２９】
実施例５９
本実施例により、ＭＷＮＴナノファイバーシートベースの熱交換器を例示する。ＭＷＮＴから引き出されたシートは極めて高い熱拡散性および熱伝導性を示す。基板上のシートの高密度化は基板への熱散逸の改善のために２桁の量で熱輸送を劇的に減少する。一方、非高密度化シートに沿った熱輸送は非常に高く留まる。本実施例ではコンピュータのマザーボード用の熱交換器としてのＭＷＮＴシートの使用が記載される。高い電子密度のラップトップコンピュータはマザーボード上に数個の高集積プロセッサを分散して包含する。ディスクトップコンピュータのメインプロセッサーにしばしば使用されるクーリングファンを各プロセッサが備えることは不可能である。ラップトップコンピュータは通常銅の熱交換器を使用し全ての熱を金属板に向かわせ、それをコンピュータボディの幾つかのコーナに組み込まれたファンクーラで冷却する。ＭＷＮＴシートの熱拡散性はバルクの銅のそれよりも２桁の量でより高い。図６４に示したように熱交換を改善するために本出願人らはＭＷＮＴシート６４０１でカバーされた銅プレート６４０３によりコンピュータボディの幾つかのコーナに組み込まれたクーラ６４０４により熱ネルギーを配送させることを提案する。プロセッサー（またはその他の熱源）と接触している上側の表面（６４０２）およびファンクーラは銅板とＭＷＮＴシート間の熱交換を改善するために高密度化されていることが好ましい。場合により熱輸送バスは未高密度化であり得る。
【０６３０】
実施例６０
本実施例はシングルエンド幾何形状（図６６Ｂ）で研究されたＭＷＮＴの撚り糸の電界放出特性を示す。１０μｍ直径のＭＷＮＴ糸は実施例２の引き出し・撚糸プロセスおよびこのプロセスの自動化版（実施例４８に示したような）を使用して得られた。６ｍｍ長さの糸の一方の端がＳＥＭに使用される導電性テープを用いてニッケル平板に固着された。このようにして任意の角度で自立型の５ｍｍＭＷＮＴ糸が得られた。こうして製造したＭＷＮＴ陰極はタングステン陽極と共に真空チャンバーに導入され、チャンバーは１０−７トルまで真空ポンプ排気された。ニッケルプレートとタングステン陽極の間の距離は１０ｍｍであった。短い（１ｍｓ）、高電圧（２０００Ｖ）に調整されたパルスがＭＷＮＴ糸をほぼ垂直な配向に立ち上げるために印加された。その後ＤＣ体制でＩ−Ｖ測定が行われた。図６７はシングルエンド幾何形状の糸の電界放出に対するＩ−Ｖ曲線を示す。３個のステージがあることが容易に分かる。低電圧では測定システムからのノイズ以外に電流は流れない。７００Ｖから１２００Ｖまでにおいて電界放出はＦｏｗｌｅｒ−Ｎｏｒｄｈｅｉｍ（ＦＮ）則に従うように見える（Ｒ．Ｇｏｍｅｒ，Ｆｉｅｌｄ  Ｅｍｉｓｓｉｏｎ  ａｎｄ  Ｆｉｅｌｄ  Ｉｏｎｉｚａｔｉｏｎ，Ｈａｒｖａｒｄ  Ｕｎｉｖｅｒｓｉｔｙ  Ｐｒｅｓｓ，Ｃａｍｂｒｉｄｇｅ，ＭＡ，１９６１，１−２章）。１２００Ｖ以上では電界放出のＩ−Ｖ曲線はＦＮ則からかなり外れ、それは吸着物−増強電界放出の電界放出メカニズムによる幾らかの電流飽和に起因する可能性がある。
【０６３１】
実施例６１
本実施例により、幾つかの実施形態に従って、垂直な幾何形状からの単糸末端の陰極の光放出を例示する。単糸末端の幾何形状において白熱光放出は印加電圧が１４６０Ｖを越えた場合に糸端部から観測された（図６８差込参照）。その様な放出はジュール加熱に起因する。図６８は白熱光スペクトルを示す。ここで温度は放出光の色に基づいて約２２００Ｋである。
【０６３２】
実施例６２
本実施例により、本発明の幾つかの実施形態に従って、平面幾何形状構成のナノファイバー糸陰極からの電子放出が例示される。１０μｍ直径およびメートル長さのＭＷＮＴ糸から、１２ｍｍ長さの区分を取り出し電気伝導性のＳＥＭテープで両端をニッケル平板に接続した。そのような約１０ｍｍの上記糸はカバーなしで保持した。調整したサンプルはタングステン陽極と共に真空チャンバーに導入され、チャンバーは１０−７トルまで真空ポンプ排気された。実験の形状は図６６Ａに表示した。１０ｍｍ長さ区分の暴露糸の側面からの電子放出特性がＫｅｉｔｈｌｅｙ２３７ユニットによるＤＣ体制で試験された。図６９にＭＷＮＴ糸の側面電界放出に対するＩ−Ｖプロットを示す。この形状において典型的なＩ−Ｖ（電流（Ｉ）対電圧（Ｖ））プロットはヒステリシス挙動を示す。初期（第一上昇）Ｉ−Ｖプロットはかなり急勾配であり、引き続いた測定で観測された値（０．７Ｖ／μｍ）よりも大きな閾値電界（０．９Ｖ／μｍ）を有する。このヒステリシス挙動は糸上のＭＷＮＴを乱雑にしこれにより毛羽立ちにする静電力の結果であろう。この後Ｆｏｗｌｅｒ−Ｎｏｒｄｈｅｉｍプロットが繰り返しできる様になり、冷陰極電子放射のＦｏｗｌｅｒ−Ｎｏｒｄｈｅｉｍ理論の骨格内で解釈できそうである。一旦、約５−８ｋＶを１０−１５時間というオーダのやや高い電界を印加すると、静電気的な毛羽立ちフォレストは更にナノチューブの突き出しを発現した。これはＭＷＮＴ糸表面に毛羽立ち部分を形成した結果であった（図７４ＡおよびＢを参照）。同一の側部幾何形状がタングステン板のかわりに蛍光面陽極で同様に使用された。蛍光面陽極を有したこの側部幾何形状における上記糸からの電界放出の典型的な画像が図７０および７１に描かれる。ＤＣ体制における急速な蛍光焼付けを回避するためにＨＶ  Ｐｕｌｓｅ  Ｍ２５Ｋ−５０−Ｎユニットを用いて負のパルス電圧が陰極に印加された。パルスの繰り返し速度は１ｋＨｚであり、負荷サイクルは１％であった。ＭＷＮＴ糸の電界放出特性は非常に均一になることが明確に確認された。更に、ある印加電圧では電界放出サイトは判別不可能であった。ＭＷＮＴ糸からの均一な側部放出のこの特性は異なるタイプのフラットパネルディスプレイおよび文字および／または記号コード番号（図７１に示すように）などのインジケータに広く使用できる。
【０６３３】
実施例６３
本実施例により、透明なＭＷＮＴナノファイバーシートの電界放出用冷陰極としての用途が記載される。ナノチューブファイバーシートは上記実施例２１により調整され、四角形ガラス板（２５ｍｍ×２５ｍｍ、厚さ１ｍｍ）の上に配置され、実施例２３の高密度化方法を採用してメタノール中で２回高密度化された。その後ナノチューブシートのすべての縁はＳＥＭ電気伝導テープでカバーされた。その結果前記シートの１０ｍｍのボーダストリップは完全にカバーされた。未カバーの四角形表面５ｍｍ×５ｍｍが残された。図７９はこのように調整された平らな冷陰極の概略例示である。陰極はタングステン陽極と共に真空チャンバーに導入され、１０−７トルまでポンプ排気された。未カバーの四角形ＭＷＮＴの透明なシート陰極の電界放出特性がＫｅｉｔｈｌｙ２３７ユニットで研究された。陰極とタングステン板陽極の間の距離は２５０μｍであった。前記ＭＷＮＴ透明シートの電界放出のＩ−Ｖプロットにより、閾値電界（電界放出電流が１００ｎＡになる時）は０．８Ｖ／μｍであることが示された。
【０６３４】
実施例６４
本実施例により蛍光面が電子放出要素と観察者の間にある（図８２に対するような）通常ディスプレイ技術のための透明なナノチューブシートの応用が例証される。前の実施例で調整された陰極は蛍光面陽極と共に真空チャンバーに導入され、チャンバーはポンプで１０−７トルにポンプ排気された。蛍光面はＩＴＯコートガラスに「グリーン」ＴＶリンを更にコーティングした物を具備する。陰極ルミネッセンス画像はチャンバーのガラス窓を通して観察された。本実施例において蛍光面は陰極とチャンバーガラス窓の間に設置された（図８２の概略図のように）。陰極と蛍光面陽極の間は約２００μｍであった。蛍光面陽極と前記冷陰極を帯同させた電界放出の典型的な画像は全く不均一な強度分布であり、多分末端の密度変化によるものだと思われる。ＤＣ体制での急速な蛍光焼付けを回避するために、負性のパルス電圧がＨＶ  Ｐｕｌｓｅ  Ｍ２５ｋ−５０−Ｎ電源を使用して陰極に印加された。パルスの繰り返し速度は１ｋＨｚであり、負荷サイクルは１％であった。印加された典型的な負性パルスの振幅は３００Ｖと３ｋＶの間であった。
【０６３５】
実施例６５
本実施例により透明なナノファイバーシート陰極エミッタが観察者からリン光放射層を分離する新規なタイプのディスプレイ技術または発明の実施形態が例証される。前の実施例で調整されたような陰極が上記蛍光面と共に真空チャンバーに導入され、チャンバーはポンプで１０−７トルまで排気された。透明ナノチューブシートは冷陰極チャンバーのガラス窓と発光面の間に設置された（図８３のように）。蛍光面陽極と合わせた前記冷陰極からの電界放出の典型的画像は図７１に示される。パルス電圧および使用電源の詳細は実施例６４と同一であった。
【０６３６】
実施例６６
本実施例により、本発明の幾つかの実施形態に従った、カーボンナノチューブベースのポリマーＬＥＤデバイス：柔軟プラスチック上のＰＬＥＤを例示することが与えられる。その様なデバイスは次の構造を具備することができる：実施例３２に記載のデバイスと似た、カーボンナノチューブ（ＣＮＴ）シート／ＰＥＤＯＴ：ＰＳＳ／ＭＥＨ−ＰＰＶ／カルシウム／アルミニウム。上記デバイスを製造するため自立型のカーボンナノチューブ（ＣＮＴ）ナノファイバーシート（図８５で８５０５として表示）が可撓性プラスチック（ポチエチレンテレフタレート（ＰＥＴ）またはポリ（エチレン−２，６−ナフタレート（ＰＥＮ））の基板上に設置される。未高密度化シートは基板に弱く結合し非常に容易にこすり落としできる。その後の加工中にこれが起こらないように注意しなければならない。次いで上部にＣＮＴシートを備えた基板は高密度化される。高密度化は基板をメタノールまたはエタノールのビーカの中に置くことで実行される。基板は垂直に把持され、シート配向方向にそって溶剤中に浸漬される。次いで基板はクロスの上に設置し乾燥させる。この浸漬および乾燥は２回以上実行される。ＣＮＴシートは今や高密度化され、約２００ｎｍの厚さを有する。この高密度化シートから
溶剤が乾燥された後、正孔注入ポリマーＰＥＤＯＴ：ＰＳＳ（８５０４として表示）の数層が堆積される。ＰＥＤＯＴ：ＰＳＳ（バイエル社）はＣＮＴ基板に堆積する前にろ過される。第一層は２１５００ｒｐｍ／秒の初期加速を有する６１００ｒｐｍのスピン速度で２０秒堆積される。プラスチックシリンジはＰＥＤＯＴ：ＰＰＳの水溶液で充填される。スピニングが開始され、溶液は加速がまだ続いている間に直ちに基板上に滴下される。これによりＰＥＤＯＴ：ＰＰＳの薄膜が形成される。基板はこれから１２０℃で３０分間ベーキングされる。ＰＥＤＯＴ：ＰＰＳの第二の層はより遅い加速度１６０ｒｐｍ／秒の、しかし同じターゲット速度６１００ｒｐｍで２０秒のスピンプロセスを使用して堆積される。しかし、溶液を滴下する前に回転開始された第一膜とは異なり溶液はスピニング開始前に基板上に滴下される。次いでこの膜は前述の１２０℃×３０分の条件でベーキングされる。第三および第四の層は第二の層に使用されたのと同じ条件を使用して堆積される（６１００ｒｐｍ、１６０ｒｐｍ／秒加速、２０秒）。各堆積の後１２０℃×３０分でベーキングされる。デバイスの放射層（８５０３層）は０．２重量％のＭＥＨ−ＰＰＶのクロロホルム溶液から製造される。ＭＥＨ−ＰＰＶ溶液はＣＮＴシートおよびＰＥＤＯＴ：ＰＳＳ膜を含有する基板の上に滴下（即ち、堆積）される。スピニングは３４００ｒｐｍ／秒の初期加速を備えた３０００ｒｐｍの速度で３０秒行われる。スピニングが開始され、直ちにＭＥＨ−ＰＰＶ／クロロホルムの溶液が加速されている基板の上にプラスチックシリンジから滴下される。１個のＭＥＨ−ＰＰＶ膜がデバイス上に製造される。次いでＭＥＨ−ＰＰＶ膜はアルゴン充填のグローブボックス内で一晩乾燥される。デバイス製作は図８５のＣＮＴ／ＰＥＤＯＴ：ＰＳＳ／ＭＥＨ−ＰＰＶ構造の上に陰極を堆積させて終了となる。陰極の堆積は熱堆積装置のある高真空チャンバーで行われる。カルシウム（図８５の８５０２）およびアルミニウム（８５０１）が、分離された源から一回のポンプダウンサイクルで堆積される。堆積開始前のチャンバー内ベース圧力は、＜２×１０−６トルである。基板の所望の位置に陰極を配置するためにシャドウマスクが使用される。カルシウムは最初に０．５Å／秒で堆積される。１００ÅのＣａが堆積された後、速度は６０秒に渡って２Å／秒に立ち上げられる。この速度は３００Åのカルシウムが堆積されるまで保持される。次いでアルミニウム（Ａｌ）は１２００Åが堆積されるまで５Å／秒の一定速度で堆積される。試験の結果では実施例３２に記載のそれと同じ結果が示される。
【０６３７】
実施例６７
この実施例により、本発明の実施形態に従った、ディスプレイガラスまたは可撓性プラスチックの上のカーボンナノチューブベースの低分子ＯＬＥＤを例示することが与えられる。このデバイスは前記のポリマー型のデバイスと類似であるが、しかし、活性層としてポリマー膜の代りに熱的に蒸発された分子膜が組み込まれる。デバイス構造は以下である：図８６に示される様にカーボンナノチューブ（ＣＮＴ）シート／ＰＥＤＯＴ：ＰＳＳ／α−ＮＰＤ／Ａｌｑ３／アルミニウム。上記デバイスを製造するために、自立型カーボンナノチューブ（ＣＮＴ）シート（８６０６）がコーニング１７３７ディスプレイガラス（８６０７）または可撓性プラスチック（ＰＥＴまたはＰＥＮ，８６０８）の上に配置される。シートは基板に弱く結合し、非常に容易にこすり落としできる。その後の加工中にこれが起こらないように注意しなければならない。次いで上部にＣＮＴシートを備えた基板は高密度化される。高密度化は基板をメタノールまたはエタノールのビーカの中に置くことで実行される。基板は垂直に把持され、シート配向方向に沿って溶剤中に浸漬される。次いで基板はクロスの上に設置し乾燥させる。この浸漬および乾燥は２回以上実行される。ＣＮＴシートはそれから高密度化され、約２００ｎｍの厚さを有する。この高密度化ＣＮＴシートから溶剤が乾燥された後、正孔注入ポリマーＰＥＤＯＴ：ＰＳＳ（８５０４として表示）の数層が堆積される。ＰＥＤＯＴ：ＰＳＳ（バイエル社）はＣＮＴ基板に堆積する前にろ過される。第一層は２１５００ｒｐｍ／秒の初期加速を有する６１００ｒｐｍのスピン速度で２０秒堆積される。プラスチックシリンジはＰＥＤＯＴ：ＰＰＳの水溶液で充填される。スピニングが開始され、溶液は加速がまだ続いている間に直ちに基板上に滴下される。これによりＰＥＤＯＴ：ＰＰＳの薄膜が形成される。基板はこれから１２０℃で３０分間ベーキングされる。ＰＥＤＯＴ：ＰＰＳの第二の層はより遅い加速度１６０ｒｐｍ／秒の、しかし同じターゲット速度６１００ｒｐｍで２０秒のスピンプロセスを使用して堆積される。溶液はスピニング開始前に基板上に滴下される。次いでこの膜は１２０℃×３０分の条件でベーキングされる。第三および第四の層は第二の層に使用されたのと同じ条件を使用して堆積される（６１００ｒｐｍ、１６０ｒｐｍ／秒加速、２０秒）。各堆積の後１２０℃×３０分でベーキングされる。デバイスの輸送層（８６０３）および放射層（８６０４）は熱堆積源を備えた高真空チャンバー内で製造される。層は有機物粉末を含んだ抵抗加熱性タングステンまたはモリブデン製のボートで２×１０−６トルベース圧力で堆積される。第一層（αＮＰＤ、正孔輸送層：８６０３）は存在するＣＮＴ／ＰＥＤＯＴ−ＰＳＳ層の上に１Å／秒の一定速度で７００Åに蓄積されるまで堆積される。第二層（Ａｌｑ３、放射および電子輸送層：８６０４）は１Å／秒で５００Åに蓄積されるまで堆積される。チャンバーは次いで圧力開放され基板上に陰極堆積に使用されるシャドウマスクが配置される。チャンバーは再度ポンプ排気され、構造体の上にフッ化リチウムおよびアムミニウムの２層の陰極が堆積される。フッ化リチウムの層は１０Åの厚さが蓄積されるまで��．１Å／秒の速度で堆積される。アルミニウムの最後の層は最初に０．２Å／秒で堆積される。一旦１００Åが堆積された後、速度は６０秒に渡って５Å／秒に立ち上げられる。この速度は１２００Åのアルミニウムが堆積されるまで保持される。
【０６３８】
実施例６８
本実施例により、図８７および８８に示される様に、アクティブマトリクス用の駆動エレクトロニクスを構築するためのボトムアップ構造体を具備したカーボンナノチューブベースのＰＬＥＤを例示することが与えられる。デバイス構造は以下である：アルミニウム／カルシウム／ＭＥＨ−ＰＰＶ／ＰＥＤＯＴ：ＰＳＳ／ＣＮＴシート。上記デバイスの製作は、図８７のディスプレイガラス８７０６層またはｎ型シリコン（図８８の８８０６）で開始される。基板はシャドウマスクの上に置かれ、熱的蒸発金属のためのタングステンまたはモリブデンの源を備えた真空チャンバー内に配置される。図８７のボトムアップＯＬＥＤの製作のためにアルミニウム層（８７０５）が最終厚さ１０００Åを得るまで５Å／秒の速度で堆積される。次いで３００Å厚さのカルシウム層（８７０４）が同様に５Å／秒の速度で堆積される。金属コートされた基板はカルシウム膜が酸素に暴露されないようにするため真空チャンバーから直接不活性雰囲気に移動される。不活性雰囲気に閉じ込めたままで、ＭＥＨ−ＰＰＶの膜（８７０３）が０．２重量％のＭＥＨ−ＰＰＶクロロホルム溶液から基板上にスピンキャストされる。加速するスピナーに溶液を滴下するためにシリンジが使用される。膜を堆積させるために、３４００ｒｐｍ／秒の加速を有する３０００ｒｐｍのスピン速度で３０秒の継続時間が使用される。その後の膜堆積の前にその膜は一晩乾燥される。膜の乾燥の後、数層のＰＥＤＯＴ：ＰＳＳが追加される（８７０２）。第一層は約１６０ｒｐｍ／秒の加速のスピナーで開始され、直ちにシリンジから基板上に溶液を滴下することによって堆積される。ターゲット速度は６１００ｒｐｍで、堆積の持続時間は２０秒である。引き続く層は同じスピニングパラメータを使用するが、溶液はスピナーの回転する前に基板上に滴下される。各膜が堆積された後、１２０℃で３０分ベーキングされる。デバイス製造の最終ステップのために、Ａｌ／Ｃａ／ＭＥＨ−ＰＰＶ／ＰＥＤＯＴ：ＰＳＳを備える基板はスタンドに設置され、存在する膜の上部に自立型のナノチューブシート（８７０１）が配置される。シートはそれから、基板に弱く結合される。基板全体は垂直に保持されナノチューブシートの配向と同じ方向に動かす浸漬でエタノールまたはメタノールのビーカ中に浸漬される。各浸漬の間に溶剤を乾燥させながら、これは数回繰り返される。
【０６３９】
実施例６９
本実施例により、図８９に示されるようなカーボンナノチューブシートを陽極および陰極の両方に使用することに基づいた基本的に透明なＰＬＥＤを例示することが与えられる。ナノチューブ陽極は本発明の幾つかの実施形態に従ってディスプレイガラスまたは可撓性プラスチックの上に設置される。その様なデバイスは以下の構造を具備する：ＣＮＴシート／ＰＥＤＯＴ：ＰＰＳ／ＭＥＨ−ＰＰＶ／カルシウムコートされたＣＮＴシート。上記デバイスを製造するために、自立型カーボンナノチューブ（ＣＮＴ）シート（８９０４）がコーニング１７３７ディスプレイガラス（８９０５）または可撓性プラスチック（ＰＥＴまたはＰＥＮなど）の上に配置される。そのシートは基板が弱く結合し非常に容易にこすり落としできる。その後の加工中にこれが起こらないように注意しなければならない。次いで上部にＣＮＴシートを備えた基板は高密度化される。高密度化は基板をメタノールまたはエタノールのビーカの中に置くことで実行される。基板は垂直に把持されシート配向方向に沿って溶剤中に浸漬される。次いで基板はクロスの上に設置し乾燥させる。この浸漬および乾燥は２回以上実行される。ＣＮＴシートはそれから高密度化され、約２００ｎｍの厚さを有する。この高密度化シートから溶剤が乾燥された後、正孔注入ポリマーＰＥＤＯＴ：ＰＳＳ（８９０３）の数層が堆積される。ＰＥＤＯＴ：ＰＳＳ（バイエル社）はＣＮＴ基板に堆積する前にろ過される。第一層は６１００ｒｐｍのスピン速度（２１５００ｒｐｍ／秒の初期加速を有して）で２０秒堆積される。プラスチックシリンジはＰＥＤＯＴ：ＰＰＳの水溶液で充填される。スピニングが開始され、溶液は加速がまだ続いている間に直ちに基板上に滴下される。これによりＰＥＤＯＴ：ＰＰＳの薄膜が形成されるが、それは基板にＣＮＴシートの増加された接着性を与える機能がある。基板はそれから１２０℃で３０分間ベーキングされる。ＰＥＤＯＴ：ＰＰＳの第二の層はより遅い加速度１６０ｒｐｍ／秒の、しかし同じターゲット速度６１００ｒｐｍで２０秒のスピンプロセスを使用して堆積される。しかし、溶液を滴下する前に回転開始された第一膜とは異なり溶液はスピニング開始前に基板上に滴下される。次いでこの膜は１２０℃×３０分の条件でベーキングされる。第三および第四の層は第二の層に使用されたのと同じ条件を使用して堆積される（６１００ｒｐｍ、１６０ｒｐｍ／秒加速、２０秒）。各堆積の後１２０℃×３０分でベーキングされる。放射層（８９０２）を追加する前に、カルシウムで自立型ＣＮＴシートをコーティングする必要がある。これは蒸発金属源としてタングステンまたはモリブデンを備えた真空チャンバー中で行われる。チャンバーは、＜２×１０−６トルのベース圧力までポンプ排気され、カルシウム層は３００Å厚さに堆積されるまで１Å／秒で堆積される。デバイスの放射層（８９０２）は０．１５重量％のＭＥＨ−ＰＰＶ溶液でシリンジを使用して基板の上に滴下キャスティングして製作される。膜をスピニングする代わりに基板を垂直に傾け過剰な溶液を吸収性で無塵のクリーンルームクロスの上に流し落とすことができる。基板を再び水平に配置し、コートされた物がまだ湿っている間に自立型ＣＮＴシート（８９０１）がその膜のカルシウム側の上に配置される。これは不活性雰囲気中で一晩乾燥される。乾燥後、ＣＮＴナノファイバーシート（８９０１）は非常に小さい濃度のＭＥＨ−ＰＰＶを含有するメタノールまたはエタノール溶液を使用して不活性雰囲気中で高密度化される。基板はＣＮＴシートの配置方向に沿って垂直に滴下される。数時間の乾燥で溶剤が取り除かれ、デバイスは使用可能になる。
【０６４０】
実施例７０
図９０に透明導電性電極としてカーボンナノチューブリボンが前表面にあるナノチューブリボンをベースにした有機ソーラー電池または光検出器が描かれる。図９０に見られるように、有機ソーラー電池または光検出器はガラス基板９００５の上に形成できる。最初にアルミニウム電極９００４がガラス基板の上に堆積される。ＩＴＯコートされたガラス基板（〜８５％光透過率で＜１５オーム／□の）はＤｅｌｔａ  Ｔｅｃｈｎｏｌｏｇｉｅｓ社から得られた。ＥＬ−グレードＰＥＤＯＴ−ＰＳＳはバイエル社から購入した。ＲＲ−Ｐ３ＨＴおよびＰＣＢＭはＡｍｅｒｉｃａｎ  Ｄｙｅ  Ｓｏｕｒｃｅから購入した。全ての材料は更なる精製なしに受領した状態のままで使用された。本出願人らは各基板に各々〜９ｍｍ２の面積を有する４個のデバイスを製作した。ＩＴＯコートガラス基板は予め酸素ガスの下で５分間プラズマ処理（柔軟基板では９０秒）によってエッチングおよび浄化された。次いでＰＥＤＯＴ：ＰＳＳ  ９００３の層が基板に６１００ｒｐｍでスピンコートされ３０−３５ｎｍ層が創出され、試料は〜１２０℃で１００分加熱により乾燥された（フィルム基板に対しては１１０℃で６０分）。光活性材料は最適に分散されるまで３−７日間磁気撹拌機で分散された。約１：２比のＰＣＢＭおよびＲＲ−Ｐ３ＨＴよりなるトルエン溶液を使用して、溶液が試料の上に７００ｒｐｍでスピンコートされ５０−６０ｎｍ層が創出された。最終層は６５％ＲＲ−Ｐ３ＨＴおよび３５％ＰＣＢＭよりなる層９００２であった。カーボンナノチューブリボン９００１が次いで堆積された。表面プロファイラ（ＡＭＢＩＯＳ  ＸＰ−１）が膜厚を測定するために使用された。次いで最終デバイスは所望の温度で所望の時間グローブボックス中のホットプレートの上でアニールされた。有機半導体または有機のｐ−型およびｎ−型の半導体混合物がこの電極の上に堆積された。ソーラー電池はカーボンナノチューブナノファイバーのシートを適用して完成された。場合によりナノチューブシートは吸収された液体の表面張力効果を使用して高密度化されることができる。シート中に吸収された溶剤の急速な蒸発により、高密度化をもたらすシートの厚さ方向の収縮が引き起こされる。
【０６４１】
実施例７１
図９０に示したように、実施例７０のようにして本発明の実施形態に従ってプラスチック基板上に（ポリエチレンナフタレートまたはポリエチレンテレフタレート）に有機ソーラー電池または光検出器が形成される。
【０６４２】
実施例７２
図９１はガラス基板上に底部透明導電性電極としてカーボンナノチューブリボンをベースにしたソーラー電池または光検出器を示す。第一に整列したカーボンナノチューブシート９１０４がガラス基板に堆積される。整列したカーボンナノチューブシート９１０４の拡大ＳＥＭ画像が図９１の左側に示される。ナノチューブシートは場合により吸収された液体の表面張力効果を使用して高密度化される。シート中の急速な溶剤蒸発は厚さ方向に収縮を引き起こし高密度化に導く。次いでＰＥＤＯＴ：ＰＳＳ９１０３が表面に６１００ｒｐｍでスピンコートされ３０−３５ｎｍを創出した。試料はグローブボックス中〜１２０℃で１００分加熱により乾燥された（フィルム基板に対しては１１０℃で６０分）。有機半導体または有機のｐ−型およびｎ−型の半導体混合物９１０２がこの電極の上に実施例７０のように堆積された。ソーラー電池はアルミニウム電極９１０１の適用（典型的には熱真空堆積）で完成された。
【０６４３】
実施例７３
本実施例により実施例７２のような可撓性プラスチック基板（ポリエチレンナフタレートまたはポリエチレンテレフタレート）の上に底部透明導電性電極としてカーボンナノチューブリボンをベースにしたソーラー電池または光検出器を例示することを与える。第一に整列したカーボンナノチューブシートがガラス基板に堆積される。ナノチューブシートは場合より吸収された液体の表面張力効果で高密度化される（上記のように）。シート中の急速な溶剤蒸発は厚さ方向に収縮を引き起こし高密度化に導く。有機半導体または有機のｐ−型およびｎ−型の半導体混合物がこの電極の上に実施例７０のように堆積された。ソーラー電池はアルミニウム電極の適用（典型的には熱真空堆積）で完成された。
【０６４４】
実施例７４
本実施例は、本発明の幾つかの実施形態に従って２個の透明ＣＮＴシートで透明なソーラー電池の製作を例示することを与える。図９２により、上部および底部の透明導電性電極としてカーボンナノチューブのリボン／シートをベースとしたソーラー電池または光検知器が図示される。第一にカーボンナノチューブシート９２０４が固体ガラスまたは可撓性プラスチック基板に堆積される。ナノチューブシートは場合より吸収された液体の表面張力効果を使用して高密度化される。シート中の急速な溶剤蒸発は厚さ方向に収縮を引き起こし高密度化に導く。非常に薄いＡｌ層９２０３（＜１００ｎｍ）が次いでＣＮＴシートの上部に堆積される。有機半導体または有機のｐ−型およびｎ−型の半導体混合物９２０２がこのＡｌコート電極の上に堆積される。有機層の厚さが薄いため活性有機層は透明である。透明デバイスはカーボンナノチューブシート９２０１の適用で完成される。ナノチューブシートは場合より吸収された液体の表面張力効果を使用して高密度化される。シート中の急速な溶剤蒸発は厚さ方向に収縮を引き起こし高密度化に導く。透明なソーラー電池は例えば、スマートウィンドウまたはスマート多機能天井またはビルディングカバーに使用できる。
【０６４５】
実施例７５
図９３により上部の透明導電性電極としてカーボンナノチューブリボン／シートをベースとした連結型ソーラー電池または光検知器が図示される。第一に底部反射性アルミニウム電極９３０２が基板９３０１に堆積される。有機半導体または有機のｐ−型およびｎ−型の半導体混合物９３０３がこの電極の上に堆積される。第一のソーラー電池は透明な分離層（電荷再結合層ともいわれる）としてカーボンナノチューブシート９３０４を適用して完成される。ナノチューブシートは場合より吸収された液体の表面張力効果を使用して高密度化される。シート中の急速な溶剤蒸発は厚さ方向に収縮を引き起こし高密度化に導く。薄いアルムニウム層９３０５は場合により第一セルの適用前に電圧損失を減じるためにナノチューブシート電極の上に堆積できる。第二の有機半導体層または有機のｐ−型およびｎ−型の半導体混合物９３０６がこの電極の上に堆積される。連結型ソーラー電池はカーボンナノチューブシート９３０７の適用で完成される。再度、その様なナノチューブシートは場合により吸収された液体の表面張力効果を使用して高密度化される。
【０６４６】
実施例７６
本実施例により、ソーラー電池における光吸収の増強のための電荷収集体および３次元構造性による電荷生成およびナノアンテナ効果に関するカーボンナノチューブの追加的機能性が例証される（図９４）。有機材料とカーボンナノチューブの間の大きな界面およびナノスケール形態は光誘起の電荷移動、電荷分離および収集を大幅に改善する。これは有機材料とカーボンナノチューブの間の追加的な光誘起電荷移動によるスペクトル感度の拡がりという実験的事実である（図９４）。広がって整列したＣＮＴシートの特質により、ドナーとアクセプタ材料の間の形態が改善できそして赤外範囲までのスペクトル感度を広げることができる。単純化選択則により、直接的光吸収による局在化したプラズモン励起が小さい金属ナノ粒子において起こり得ることが良く知られている。励起されたプラズモンは、ショットキーバリアを乗り越えることができる金属中で光励起された電子の量を増加に導くことができる。この目的で金属ナノ粒子で修飾されたカーボンナノチューブが試験された。励起表面プラズモン近傍の高い電界強度は同様に有機マトリクス中の光子の吸収を増加に導くことができる。したがって表面プラズモン効果は有機材料が多く吸収しないスペクトル領域の有機ソーラー電池における光電流の増加に導くことができる。カーボンナノチューブおよび金属コートナノファイバーにおけるプラズモン励起はＣＮＴベースのソーラー電池および光検出器のＵＶスペクトル感度を増加できる。吸収スペクトルはＰｅｒｋｉｎ  Ｅｌｍｅｒ  Ｌａｍｂｄａ  ９００  ＵＶ−Ｖｉｓ−ＮＩＲ分光光度計で測定された。電流−電圧特性はＫｅｉｔｈｌｅｙ  ２３６ソースメジャーユニットで記録された。ソーラシュミレータ（Ｓｐｅｃｔｒａ−ｐｈｙｓｉｃｓおよびフォーカスレンズからのＡＭ０およびＡＭ１．５フィルターを備える１５０Ｗキセノンランプ）を１００ｍＷ／ｃｍ２で光強度較正して、ソーラー電池効率測定のための光源に使用された。報告された効率測定はスペクトルミスマッチのため修正されなかった。
【０６４７】
実施例７７
本実施例は偏光感応性検出器に埋め込まれた透明カーボンナノチューブシートを示す。配列ＣＮＴシートの高い異方性により、図９７のＩ−Ｖ曲線で示されるように偏光度比を２５％増加させることを可能にする。広帯域（３００ｎｍ−１０μｍ）の偏光感応性検出器は、上部の透明な偏光電導電極としてのカーボンナノチューブリボン／シートおよびガラスまたはプラスチック基板上に堆積されたアルミニウムボトム電極を具備する。この電極に有機半導体または有機ｐ型およびｎ型半導体の混合物が堆積される。高い偏光度比が有機層の機械的ラビングまたはその他の手段（例えば電界整列）によって達成される。ソーラー電池はカーボンナノチューブシートの適用によって完成される。ナノチューブシートは場合より吸収された液体の表面張力効果を使用して高密度化される。シート中の急速な溶剤蒸発は厚さ方向に収縮を引き起こし高密度化に導く。偏光度比はＡｌ電極からの反射戻りの光を偏光するためにＡｌボトム電極上に付加的ＣＮＴシートを配置することによって付加的に増加できる。
【０６４８】
実施例７８
本実施例は図９８に示したようにカーボンシートにＡｕ、Ｐｔのような大きな仕事関数の金属の薄膜の堆積によって電気伝導性を改善しカーボンナノチューブの仕事関数を調整する方法を示す。シート抵抗は１００オーム／□の少なくとも１／５まで低下できる。Ａｕ、Ｐｔのような高い仕事関数金属のコートにより自立型ＣＮＴシートはソーラー電池の陽極として使用できる。図９８はＡｕ／ＰｄコートされたカーボンナノチューブシートのＳＥＭ画像を示す。
【０６４９】
実施例７９
本実施例はそのようなカーボンシートにＡｌ、またはＣａのような低い仕事関数の金属の薄膜を堆積させてカーボンナノチューブシートの仕事関数を調整し、電気伝導性を改善する方法を示す。シート抵抗は１００オーム／□の少なくとも１／５まで低下できる。ＡｌまたはＣａのような低い仕事関数金属のコートにより自立型ＣＮＴはソーラー電池の陰極として使用できる。
【０６５０】
実施例８０
幾つかの実施形態において、本発明は薄い透明な有機トランジスタまたは光トランジスタに広く適用でき、それはＣＮＴシート電極、薄い透明なアンダーゲート絶縁体（無機または有機）および有機光活性層を具備し、ディスプレイおよび光検出器用のものを含めた様々な透明集積回路の製作に使用できる。図９９にボトム透明伝導電極としてカーボンナノチューブリボン／シートをベースにした透明光トランジスタが描かれる。第一に底部の透明ＣＮＴシート電極９９０２が基板９９０１に堆積される。ＳｉＯ２またはＡｌ２Ｏ３またはパリレンのようなポリマー絶縁体がゲート誘電体９９０３の上部にコートされる。ソース９９０４およびドレイン電極９９０５絶縁層の上部に２個の透明カーボンナノチューブリボンを配置することにより形成される。その構造体の上部に有機半導体または有機のｐ−型およびｎ−型の半導体混合物９９０６を堆積させることにより透明な光トランジスタが完成される。ナノチューブシートは場合より吸収された液体の表面張力効果を使用して高密度化される。シート中の溶剤蒸発は厚さ方向に収縮を引き起こし高密度化に導く。このデバイスの透明性によりソース−ドレインの電流の光調節が可能になり、光学的なチップからチップへの情報移送に役立つ。
【０６５１】
実施例８１
本実施例により、本発明の幾つかの実施形態に従った透明なナノファイバー−金属酸化物の光電極の調整を例示することが与えられる。実施例１８および２１のプロセスによって製造された透明ナノチューブシートが、ガラス基板の上に配列したシート堆積物として堆積された。シート中でナノチューブは良好に配列しているので電気的および光学的特性は異方性である。図１０１を参照して透明で多孔性のナノファイバー電極１０１０２が本発明によって製作された。金属酸化物ナノ粒子（例えば１０−２０ｎｍＴｉＯ２ナノ粒子）を包含する半導体光電極１０１０３は、約１０−２０μｍ厚さの膜を形成するために透明な多孔性ナノファイバー電極１０１０２の粗い表面の上に印刷法またはソルゲル法でコートされた。焼結およびアナターゼ相の形成が４５０℃の不活性雰囲気中で３０−６０分実行された。焼結後、層は０．５〜０．６の空孔率を示す。赤色色素の単分子膜が高度に多孔性のナノファイバー−金属酸化物電極に含浸によって組み込まれた。例えば、ルテニウム色素−ＩＩシス−ジチオシアナート−Ｎ，Ｎ’−ビス（２，２’−ビピリジル−４，４’−ジカルボン酸）−（Ｈ２）（ＴＢＡ）２ＲｕＬ２（ＮＣＳ）２（Ｈ２Ｏ）４増感剤の無水エタノール溶液で１００ｍｌ溶液当たり２０ｍｇの濃度で行われた。含浸プロセスは一晩実行された。電極はエタノールで洗浄され、次いで乾燥された。
【０６５２】
実施例８２
本実施例により、本発明の幾つかの実施形態に従って、マイクロ波照射によって透明なナノファイバー−金属酸化物光電極の調整の例示が与えられる。図１０１を参照してプラスチック基板の上に透明な多孔性ナノファイバー電極１０１０２が実施例８１によって製作された。金属酸化物ナノ粒子（例えば１０−２０ｎｍＴｉＯ２ナノ粒子）を包含する半導体光電極１０１０３は、約１０−２０μｍ厚さの膜を形成するために透明な多孔性ナノファイバー電極１０１０２の粗い表面の上に印刷法またはソルゲル法でコートされた。急速焼結およびアナターゼ相形成はマルチモードのマイクロ波加熱で実行され、周波数は２−３０ＧＨｚの変更範囲から選択して、約１ｋＷの出力で５分間であった。焼結後、層は０．５〜０．６の空孔率を示す。赤色色素の単分子膜が高度に多孔性のナノファイバー−金属酸化物電極の表面に含浸によって組み込まれた。例えば、ルテニウム色素−ＩＩシス−ジチオシアナート−Ｎ，Ｎ’−ビス（２，２’−ビピリジル−４，４’−ジカルボン酸）−（Ｈ２）（ＴＢＡ）２ＲｕＬ２（ＮＣＳ）２（Ｈ２Ｏ）４増感剤の無水エタノール溶液で１００ｍｌ溶液当たり２０ｍｇの濃度で行われた。含浸プロセスは一晩実行された。電極はエタノールで洗浄され、次いで乾燥された。
【０６５３】
実施例８３
本実施例により、本発明の幾つかの実施形態に従って、ナノファイバー還元電極の調整の例示が与えられる。図１０１の透明な多孔性還元電極１０１０５が本発明の実施形態によって製作された。対向電極のプラチナ化が不要である。それは、ナノファイバーが電荷収集電極および触媒の両方で機能するからである。
【０６５４】
実施例８４
本実施例により、本発明の幾つかの実施形態に従って、色素増感ソーラー電池の調整の例示が与えられる。色素増感ソーラー電池は半導体光電極および実施例８１−８２で得られたナノファイバーシートの還元電極の使用により調整される。これら２つの電極はスペーサを用いて、電極間の分離を５０−１００μｍに保持される。電荷伝導剤がこれら２個の電極の間の空間に導入され、シールされる。電荷伝導剤は液体中で酸化還元対であってもよい。以下の酸化還元電界質が挙げられる：（１）ＴＧ−５０ヨードライト（Ｓｏｌａｒｏｎｉｘ）；（２）低粘度で低沸点（ｂｐ１６３−１６５℃）を有するメロキシプロピオニトリルに基づいた物；（３）同様に低粘度だが、高沸点（ｂｐ２０６℃）を有するγ−ブチロラクトンに基づいた物、または疑似固体状態電解質、または（ポリ（３−ヘキシルチオフェン）など）共役ポリマーのような固体状態正孔伝導体、またはＴＰＤのような有機低分子物発現の固体状態正孔伝導体。光増感色素または量子ドットから発生した電子は、３次元的に分布したナノファイバーを含む高度に電導性のナノ多孔性のナノファイバーシートを使用して容易に外部回路に移動されることができる。選択的に好ましくは本発明のカーボンナノファイバーシートである。加えて電極は薄い柔軟で透明な基板を使用して柔軟で、軽量にできる。その様なソーラー電池は携帯用デバイスに使用できる。
【０６５５】
実施例８５
本実施例により、本発明の幾つかの実施形態に従って、透明な色素増感ソーラー電池（ＤＳＣ）の調整の例示が与えられる。色素増感ソーラー電池は実施例８１−８３から得られる透明な半導体光電極および透明な酸化還元電極を使用して調整される。透明なＤＳＣを有するために、上部の光電極の厚さは１０μｍに限定される。多層カーボンナノチューブナノファイバーリボン／シートの厚さは１−２層に限定される。両電極はスペーサによって１０−１００μｍの間隔を維持する。電荷伝導剤は２個の電極の間の空間に導入されシールされた。電荷伝導剤は液体中で酸化還元対であってもよい。以下の酸化還元電界質が挙げられる：（１）ＴＧ−５０ヨードライト（Ｓｏｌａｒｏｎｉｘ）；（２）低粘度で低沸点（ｂｐ１６３−１６５℃）を有するメロキシプロピオニトリルに基づいた物；（３）同様に低粘度だが、高沸点（ｂｐ２０６℃）を有するγ−ブチロラクトンに基づいた物、または疑似固体状態電解質、または（ポリ（３−ヘキシルチオフェン）など）共役ポリマーのような固体状態正孔伝導体、またはＴＰＤのような有機低分子物発現の固体状態正孔伝導体。光増感色素または量子ドットから発生した電子は、３次元的に分布したナノファイバーを使用して更に容易に外部回路に移動されることができる。選択的に好ましくは本発明のカーボンナノファイバーシートである。加えて電極は薄い可撓性で透明な基板を使用して可撓性で、軽量にできる。その様なソーラー電池は携帯用デバイスに使用できる。
【０６５６】
実施例８６
本実施例により、色素増感ソーラー電池（ＤＳＣ）の性能は、本発明の多層ナノチューブ透明シートでできた透明陽極に単層ナノチューブをコーティングすることによる単層ナノチューブの触媒的電気化学的特性によって改善できることが例証される（図１０２のその様な電極のＳＥＭ画像参照）。このプロセスにより、本出願人らは正孔のＳＷＮＴコートされた陽極への電気化学的電荷移動が増強されることを示す。本実施例により、光電気化学的デバイス、すなわちＧｒａｅｔｚｅｌ電池のための有効な陽極である複合ナノチューブシートの製作の方法が同様に記載される。ルテニウム色素−ＩＩシス−ジチオシアナート−Ｎ，Ｎ’−ビス（２，２’−ビピリジル−４，４’−ジカルボン酸）−（Ｈ２）（ＴＢＡ）２ＲｕＬ２（ＮＣＳ）２（Ｈ２Ｏ）４（Ｄｙｅｓｏｌ，Ｂ２／Ｎ７１９）がＴｉＯ２粒子の増感剤として使用された。調整された溶液は無水エタノール（ＣＨ２ＣＨ２ＯＨ）中の３×１０−４  Ｍ  Ｒｕ（ＩＩ）色素であった。色素の化学式はＲｕＣ５８Ｈ８６Ｎ８Ｏ８Ｓ２・４Ｈ２Ｏである。電解質はヨウ化物ベースの酸化還元電解質−ｉｏｄｏｌｙｔｅ  ＴＧ−５０（「Ｓｏｌａｒｏｎｉｘ」から）であった。導電性基板をコートされた多孔性チタニア、ＴｉＯ２（「Ｄｙｅｓｏｌ」から）で、フッ素ドープＳｎＯ２オーバレイヤーがあり、透過率＞８５％の物が、ＤＳＣ電池アセンブリ中の光電極として使用された。ＴｉＯ２を増感する前にそれは４５０℃で３０分焼結された。アニールした膜は、エタノール溶液を含む３×１０−４  Ｍ  Ｒｕ（ＩＩ）色素に一晩（〜１２時間）室温で浸漬された。ＴｉＯ２電極はそれがまだ暑い（即ちその温度は約８０℃であった）間に浸漬された。色素吸着が完成した後で電極はＮ２気流中で乾燥された。典型的電解質はヨードライトＴＧ−５０（Ｓｏｌａｒｏｎｉｘから）であり、しかしその他の電解質も試験された。対向電極はガラス基板上の整列多層カーボンナノチューブ（ＭＷＮＴ）シートで調整された。シートの上部は単層ナノチューブ（ＳＷＮＴ）の分散液が３ステップ法で堆積された：（ｉ）ろ過膜上で精製されたナノチューブの希薄で、界面活性剤ベースの懸濁液を真空ろ過（ろ過膜上に均質な膜を形成）；（ｉｉ）純水で界面活性剤を洗浄；および（ｉｉｉ）ろ過膜を溶剤に溶解。可溶性フィルターはＭｉｌｌｉｐｏｒｅ（ＧＳ−０．２２）から得た。ＳＷＮＴの分散液を作るため１００ｍｌの界面活性剤（トリトン−１０００）に約０．３ｍｇのＳＷＮＴ（Ｃａｒｂｏｎ  Ｎａｎｏｔｅｃｈｎｏｌｏｇｉｅｓ  社
ＨｉＰｃｏ）が使用された。３ｍｌのＳＷＮＴ分散液が脱イオン水５００ｍｌに添加され、ナノチューブインクが作られた。必要な材料が調整された時、光のおよび対向の電極は互いにオフセットにして共に配置された。各電極のストリップが接触ポイントとして機能した。電極を共に保持するために２個のバインダクリップが使用された。
【０６５７】
実施例８７
本実施例はＤＳＣの性能が多数のナノチューブシートを使用することによって更に増加できることを示す：測定はＭＥＮＴシートの電通密度−電圧特性はＩＴＯだけを対向電極として使用した場合に得られる電通密度−電圧特性と匹敵することを示す。ＭＷＮＴシートは電気化学的触媒として機能するが、非常に薄い電極の高い直列抵抗のために効率は通常のＩＴＯベースのＤＳＣに対するそれよりも低い。しかし、ＭＷＮＴシートの数を増加した場合、測定は酸化還元電解質システム中に高い電気化学的活性が示され、そして短絡回路電流（ＩＳＣ）はＭＷＮＴシートの数と共に増加する。層数の増加のために電解質とＭＷＮＴの接触面積が増加する。加えて電極の直列抵抗が減少する。
【０６５８】
実施例８８
本実施例により、本発明の幾つかの実施形態に従って、連結型ソーラー電池を調整する例示が与えられる。図１０３は多重結合ソーラー電池（または連結型ソーラー電池）を示し、その中で上部の透明電極は１０３０１で描かれ、透明な分離層１０３０４が可視光スペクトル選択性を有する単一結合ソーラー電池層（セル１、パーツ１０３０１−１０３０４）とソーラー光スペクトルの近赤外に選択な部分（セル２、パーツ１０３０４−１０３０８）の間にある。連結ソーラー電池は２つの区画電池を具備する。上部区画は色素または量子ドットの増感ソーラー電池であり、実施例８３の記載方法で調整された。第一区画中の多孔性金属酸化物層１０３０２は平均直径１０−２０ｎｍのナノ粒子を含む。高度に多孔性のナノファイバー金属酸化物電極の表面には赤色色素分子１０３０８ルテニウム色素−ＩＩシス−ジチオシアナート−Ｎ，Ｎ’−ビス（２，２’−ビピリジル−４，４’−ジカルボン酸）−（Ｈ２）（ＴＢＡ）２ＲｕＬ２（ＮＣＳ）２（Ｈ２Ｏ）４の単分子膜が例えば、ＲｕＣ５８Ｈ８６Ｎ８Ｏ８Ｓ２・４Ｈ２Ｏ  のエタノール溶液の含浸によって付着される。この多孔性層１０３０２は、次いで酸化還元電解質で含浸される。２つの区画は透明な非多孔性の金属酸化物マトリクスを埋め込こまれた透明な電気伝導性ナノファイバーシート１０３０４で分離される。この透明な分離電極は対象とする領域で少なくとも７０％の透過率を有する。第二区画は実施例８３に記載の方法で調整された赤外線量子ドットの増感ソーラー電池である。第二区画の多孔性金属酸化物層１０３０５は平均直径５０−３００ｎｍのナノ粒子を含む。赤外量子ドット増感の単分子膜は高度に多孔性のナノファイバー金属酸化物電極の表面に付着され、それはヘキサン溶液による含浸、または金属酸化物の孔の内側におけるその場の量子ドット成長によって行われる。赤外線量ドット増感剤には、例えばＰｂＳｅまたはＰｂＳの電荷多重化特性を有する半導体ナノ結晶が挙げられる。次いでこの多孔性層は酸化還元電解質１０３０６で含浸される。
【０６５９】
実施例８９
本実施例により、本発明の幾つかの実施形態に従った、ダブルシートの電荷分離層を備える連結型ソーラー電池の調整の例示が与えられる。色素増感の連結型ソーラー電位は、実施例８８で得られた半導体光電極および還元電極で調整された。連結におけるダブルシートの電荷分離層は、ｐ型（高い仕事関数）の透明ナノチューブシートが第一接合に面していて、一方第一接合の上にコートされたｎ型（低い仕事関数）ナノチューブシートは第二接合からの電子を収集する層として機能する。連結における電荷分離層の仕事関数の調節および電気伝導性は、一方の側のカーボンシート上に金Ａｕ（５０ｎｍ）の薄膜の堆積によって達成され（それはシート抵抗を１００オーム／□の１／５に低下する）、そして残りの側が低い仕事関数の金属（ＡｌまたはＣａなど）でコートされる。
【０６６０】
実施例９０
本実施例は弾性的に変形可能なナノチューブシートが実施例３２のプロセスで製造でき、ナノチューブシートの伸長に対するナノチューブシート抵抗の重要な依存性を生成することなく弾性的に変形できるようにナノチューブシートの性能を維持しながら第二の弾性シリコーンゴムシートでオーバコートされることを示す。この例証の重要性は、１層以上の作動材料（シリコーンゴムのような電歪ゴムなど）および２個以上の電極を含む高歪みアクチュエータの堆積物の製作が可能である、ということである。実施例３２のシリコーンゴム付着の弾性的なナノチューブシートの製作の後伸長は緩和され、第二のシリコーンゴムシートはカーボンナノチューブシートをシリコーンゴム樹脂で液体コーティングし、次いでシリコーン液体樹脂を硬化させることによってカーボンナノチューブシートの上部に付着させる。このプロセスの後（２個のシリコーンゴムシートの間で弾性的に変形可能なナノチューブシートを製造する）において、発明者らはナノチューブシート（および付帯するシリコーンゴムシート）は、ナノチューブシートの抵抗値に重要な変化を引き起こさないで高度に伸長できることを見出した。このプロセスは弾性シートの間に１個以上のナノチューブシート電極を含む弾性的に変形可能な堆積物の製造に好適に拡大でき、そしてナノチューブシート電極と弾性シート電極を交互に重ねる数は任意な大きさである。本実施例および実施例３２の方法は１個以上の導電性ナノチューブシートを具備する膨張可能なバルーンの製造に使用することができる。導電性バルーン形成のプロセスを開始するために、初期の内側のバルーン層は場合によりガスまたは液体を使用してまたは未膨張状態で心棒に形成させて膨張でき、その後で第一のナノチューブシートの適用前に膨張を解除することができる。
【０６６１】
実施例９１
本実施例により、図６３で概略的に示した可撓性および／または弾性的な透明アンテナが記載される。その様なアンテナは場合により、剛性のまたは可撓性の（および／または弾性的な）以下の構成要素を備える絶縁性基板を積層して製造できる：マイクロストリップラインの形のリモートフィーダであり、その様なフィーダは薄い絶縁層で分離されラジエータ／レシーバの層の下に配置され、フレキシブルまたは弾性材料の上に積層された透明で配向されたナノファイバーリボンで製造できる。レシービングモードにおけるその様なアンテナは、高周波認証（ＲＦＩＤ）システムに使用できる。本発明の実施形態のナノファイバシートの透明性を反映して、ナノファイバーベースのアンテナは透明であってもよい。この透明性により、例えば、タグと一緒になってその下にあるバーコードを読み取ることが可能になる。デバイスの構成および構成要素は図６３に示される。前記アンテナの構成要素６３０１は基板６３０１、整列したナノチューブのラジエータ／レシーバ、プレート６３０２およびナノチューブのシートまたは糸のアレイフィーダ６３０３、および薄い絶縁性分離層６３０４で構成される。シート６３０２のパターニングによりアンテナの周波数調節が可能になる。場合によりその様な弾性アンテナは１つのユニホームサイズで製造でき、次いで所望のサイズおよび所望のアンテナ特性を得るために伸長することができる。
【０６６２】
本明細書で参照した全てのパテントおよび出版物は参照のために取り入れる。発明がこのように記載されているので、同じことが多くの方式に変更できることが明らかである。その様な変更は本発明の主旨と権利範囲からの逸脱とは見なされず、そしてその様な改変の全ては、当業者にとって明らかなように以下に述べる特許請求範囲の権利範囲内にあると意図されている。
【図１】
2018151403.tif 000005
【図２】
2018151403.tif 000006
【図３】
2018151403.tif 000007
【図４】
2018151403.tif 000008
【図５】
2018151403.tif 000009
【図６】
2018151403.tif 000010
【図７】
2018151403.tif 000011
【図８】
2018151403.tif 000012
【図９】
2018151403.tif 000013
【図１０】
2018151403.tif 000014
【図１１】
2018151403.tif 000015
【図１２】
2018151403.tif 000016
【図１３】
2018151403.tif 000017
【図１４】
2018151403.tif 000018
【図１５】
2018151403.tif 000019
【図１６】
2018151403.tif 000020
【図１７】
2018151403.tif 000021
【図１８】
2018151403.tif 000022
【図１９】
2018151403.tif 000023
【図２０】
2018151403.tif 000024
【図２１】
2018151403.tif 000025
【図２２】
2018151403.tif 000026
【図２３】
2018151403.tif 000027
【図２４】
2018151403.tif 000028
【図２５】
2018151403.tif 000029
【図２６】
2018151403.tif 000030
【図２７】
2018151403.tif 000031
【図２８】
2018151403.tif 000032
【図２９】
2018151403.tif 000033
【図３０】
2018151403.tif 000034
【図３１】
2018151403.tif 000035
【図３２】
2018151403.tif 000036
【図３３】
2018151403.tif 000037
【図３４】
2018151403.tif 000038
【図３５】
2018151403.tif 000039
【図３６】
2018151403.tif 000040
【図３７】
2018151403.tif 000041
【図３８】
2018151403.tif 000042
【図３９】
2018151403.tif 000043
【図４０】
2018151403.tif 000044
【図４１】
2018151403.tif 000045
【図４２】
2018151403.tif 000046
【図４３】
2018151403.tif 000047
【図４４】
2018151403.tif 000048
【図４５】
2018151403.tif 000049
【図４６】
2018151403.tif 000050
【図４７】
2018151403.tif 000051
【図４８】
2018151403.tif 000052
【図４９】
2018151403.tif 000053
【図５０】
2018151403.tif 000054
【図５１】
2018151403.tif 000055
【図５２】
2018151403.tif 000056
【図５３】
2018151403.tif 000057
【図５４】
2018151403.tif 000058
【図５５】
2018151403.tif 000059
【図５６】
2018151403.tif 000060
【図５７】
2018151403.tif 000061
【図５８】
2018151403.tif 000062
【図５９Ａ】
2018151403.tif 000063
【図５９Ｂ】
2018151403.tif 000064
【図５９Ｃ】
2018151403.tif 000065
【図５９Ｄ】
2018151403.tif 000066
【図６０】
2018151403.tif 000067
【図６１】
2018151403.tif 000068
【図６２Ａ】
2018151403.tif 000069
【図６２Ｂ】
2018151403.tif 000070
【図６３】
2018151403.tif 000071
【図６４】
2018151403.tif 000072
【図６５】
2018151403.tif 000073
【図６６】
2018151403.tif 000074
【図６７】
2018151403.tif 000075
【図６８】
2018151403.tif 000076
【図６９】
2018151403.tif 000077
【図７０】
2018151403.tif 000078
【図７１】
2018151403.tif 000079
【図７２】
2018151403.tif 000080
【図７３】
2018151403.tif 000081
【図７４−１】
2018151403.tif 000082
【図７４−２】
2018151403.tif 000083
【図７５】
2018151403.tif 000084
【図７６】
2018151403.tif 000085
【図７７】
2018151403.tif 000086
【図７８】
2018151403.tif 000087
【図７９】
2018151403.tif 000088
【図８０】
2018151403.tif 000089
【図８１】
2018151403.tif 000090
【図８２】
2018151403.tif 000091
【図８３】
2018151403.tif 000092
【図８４】
2018151403.tif 000093
【図８５】
2018151403.tif 000094
【図８６】
2018151403.tif 000095
【図８７】
2018151403.tif 000096
【図８８】
2018151403.tif 000097
【図８９】
2018151403.tif 000098
【図９０】
2018151403.tif 000099
【図９１】
2018151403.tif 000100
【図９２】
2018151403.tif 000101
【図９３】
2018151403.tif 000102
【図９４】
2018151403.tif 000103
【図９５】
2018151403.tif 000104
【図９６】
2018151403.tif 000105
【図９７】
2018151403.tif 000106
【図９８】
2018151403.tif 000107
【図９９】
2018151403.tif 000108
【図１００】
2018151403.tif 000109
【図１０１】
2018151403.tif 000110
【図１０２】
2018151403.tif 000111
【図１０３】
2018151403.tif 000112
【図１０４】
2018151403.tif 000113
【図１０５】
2018151403.tif 000114
【図１０６】
2018151403.tif 000115
【外国語明細書】
2018151403000001.pdf